(57)【要約】本発明は、（ａ）ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素により構成される群から選択される少なくとも１つの元素の少なくとも１つの前駆体を含む溶液Ａを調製する工程；（ｂ）水溶液Ｂを調製する工程；（ｃ）液滴を形成するための第１の手段により溶液Ａの液滴を形成する工程；（ｄ）液滴を形成するための第２の手段により溶液Ｂの液滴を形成する工程；（ｅ）前記液滴を混合する工程；（ｆ）混合させた液滴をガスフロー中に分散させる工程；（ｇ）前記分散させた液滴を、少なくとも１つの粒子（１）を得るのに十分な温度で加熱する工程；（ｈ）前記少なくとも１つの粒子（１）の冷却工程；ならびに（ｉ）前記少なくとも１つの粒子（１）を分離し、収集する工程；を含み、水溶液は酸性、中性、または塩基性であってもよく；ならびに複数のナノ粒子３を含む少なくとも１つのコロイド懸濁液が溶液Ａと工程（ａ）で、および／または溶液Ｂと工程（ｂ）で混合される、少なくとも１つの粒子（１）を得るための方法に関する。本発明はまた、方法を実行するための装置に関する。【選択図】図１
2020522452.tif 000002
【特許請求の範囲】
【請求項１】
（ａ）ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素により構成される群から選択される少なくとも１つの元素の少なくとも１つの前駆体を含む溶液Ａを調製する工程；
（ｂ）水溶液Ｂを調製する工程；
（ｃ）液滴を形成するための第１の手段（４２）により溶液Ａの液滴を形成する工程；
（ｄ）液滴を形成するための第２の手段（４３）により溶液Ｂの液滴を形成する工程；
（ｅ）前記液滴を混合する工程；
（ｆ）前記混合させた液滴をガスフロー中に分散させる工程；
（ｇ）前記分散させた液滴を、少なくとも１つの粒子（１）を得るのに十分な温度で加熱する工程；
（ｈ）前記少なくとも１つの粒子（１）の冷却工程；ならびに
（ｉ）前記少なくとも１つの粒子（１）を分離し、収集する工程
を含み；
前記水溶液は酸性、中性、または塩基性であってもよく； 
複数のナノ粒子（３）を含む少なくとも１つのコロイド懸濁液が前記溶液Ａと工程（ａ）で、および／または前記溶液Ｂと工程（ｂ）で、混合される、
少なくとも１つの粒子（１）を得るための方法。
【請求項２】
カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウム、銀、ベリリウム、イリジウム、スカンジウム、ニオブまたはタンタルにより構成される群から選択される少なくとも１つの異種元素の少なくとも１つの前駆体が溶液Ａに工程（ａ）で、および／または溶液Ｂに工程（ｂ）で、添加される、請求項１に記載の少なくとも１つの粒子（１）を得るための方法。
【請求項３】
前記液滴は噴霧乾燥または噴霧熱分解により形成される、請求項１または２のいずれか一項に記載の方法。
【請求項４】
溶液Ａおよび溶液Ｂの前記液滴は同時に形成される、請求項１〜３のいずれか一項に記載の方法。
【請求項５】
溶液Ａの前記液滴は、溶液Ｂの液滴の形成の前または後に形成される、請求項１〜３のいずれか一項に記載の方法。
【請求項６】
溶液Ｂまたは溶液Ａの前記液滴は、それぞれ、溶液Ｂまたは溶液Ａの蒸気に置き換えられる、請求項１〜５のいずれか一項に記載の方法。
【請求項７】
前記ナノ粒子（３）は発光性であり、好ましくは前記発光ナノ粒子は、式ＭｘＮｙＥｚＡｗの材料を含むコア（３３）を含む半導体ナノ結晶であり、式中：ＭはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＮはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＥはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ＡはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい、請求項１〜６のいずれか一項に記載の方法。
【請求項８】
前記半導体ナノ結晶は式ＭｘＮｙＥｚＡｗの材料を含む少なくとも１つのシェル（３４）を含み、式中：ＭはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＮはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＥはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ＡはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい、請求項７に記載の方法。
【請求項９】
前記半導体ナノ結晶は、式ＭｘＮｙＥｚＡｗの材料を含む少なくとも１つのクラウン（３７）を含み、式中：ＭはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＮはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＥはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ＡはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい、請求項７に記載の方法。
【請求項１０】
前記半導体ナノ結晶は半導体ナノプレートレットである、請求項７〜９のいずれか一項に記載の方法。
【請求項１１】
請求項１〜１０のいずれか一項に記載の方法により得られた粒子（１）であって、前記得られた粒子（１）は、無機材料（２）中に封入された複数のナノ粒子（３）を含む粒子（１）。
【請求項１２】
請求項１〜１０のいずれか一項に記載の方法により得ることができる粒子であって、前記得ることができる粒子は、無機材料（２）中に封入された複数のナノ粒子（３）を含み、前記複数のナノ粒子（３）は前記無機材料（２）中に均一に分散している、粒子。
【請求項１３】
−少なくとも１つのガス供給部（４１）；
−第１の溶液の液滴を形成するための第１の手段（４２）；
−第２の溶液の液滴を形成するための第２の手段（４３）；
−第３の溶液の反応性蒸気を形成するための任意的な手段；
−ガスを放出するための任意的な手段；
−チューブ（４４１）；
−少なくとも１つの粒子（１）を得るために液滴を加熱するための手段（４４）；
−前記少なくとも１つの粒子（１）を冷却するための手段（４６）；
−前記少なくとも１つの粒子（１）を分離し、収集するための手段（４７）；ならびに
−ポンピング装置（４８）；ならびに
−接続手段（４５）
を含む、請求項１〜１０のいずれか一項に記載の方法を実行するための装置（４）。
【請求項１４】
前記液滴を形成するための手段（４２、４３）は、直列または並列に配置され、作動する、請求項１３に記載の装置（４）。
【請求項１５】
溶液Ａおよび溶液Ｂの前記液滴は、前記装置（４）の２つの別個の接続手段（４５）において形成される、請求項１３または１４のいずれか一項に記載の装置（４）。
【請求項１６】
溶液Ａおよび溶液Ｂの前記液滴は前記装置（４）の同じ接続手段（４５）において形成される、請求項１３または１４のいずれか一項に記載の装置（４）。
【発明の詳細な説明】
【技術分野】
【０００１】
本発明は粒子合成の分野に関する。特に、本発明は無機材料中に封入された複数のナノ粒子を含む粒子を得るための方法に関する。
【背景技術】
【０００２】
触媒作用、薬物送達、バイオイメージング、ディスプレイ、塗料などの一定の適用において、無機材料中にナノ粒子を封入することが必要とされ、必須となり得る。実際、ナノ粒子、とりわけ顔料または蛍光ナノ粒子を封入することが知られており、水、酸素、酸もしくは塩基などの劣化種を含む環境において使用する場合の前記ナノ粒子の特性、すなわち時間、温度、湿度、などにおける高い安定性を保持するために有用となり得る。無機材料は、前記ナノ粒子およびそれらの特性の低下を防止するための保護シェルの役割を果たす。
【０００３】
さらに、無機材料の層でナノ粒子をコーティングすると、得られた粒子の表面状態の微調整が可能になる。前記無機材料は、より良好な効率、分散（マトリクスまたは溶液中）、または得られた粒子の機能化についての目的用途に従い選択される。
【０００４】
溶液での方法により無機材料中にナノ粒子を封入することが知られている。例えば、Ｋｏｏｌｅらは、油中水逆マイクロエマルジョン法を使用した、シリカ中での疎水性ＣｄＳｅおよびＣｄＴｅ量子ドットの封入を開示する（Ｃｈｅｍ．  Ｍａｔｅｒ．  ２００８，  ２０，  ２５０３−２５１２）。この方法では、クロロホルム、シクロヘキサン、または水中に分散されたＱＤが、界面活性剤、典型的にはＮＰ−５を含む、シクロヘキサンの溶液に添加される。次いで、シリカの前駆体、典型的にはオルトケイ酸テトラエチル、およびアンモニアが添加される。次いで、混合物は１分間攪拌され、暗闇にて室温で１週間保存される。最後に、粒子は遠心分離により精製され、エタノール中に再分散される。しかしながら、このマイクロエマルジョン法では、多孔性シリカ封入量子ドットとなる可能性があり、多孔性シリカは、効率的な保護層として作用することができない。この方法はまた、合成の全ての段階で量子ドットのフォトルミネセンスの消光という結果になり、元の量子ドットよりもずっと不十分な光学特性を有する粒子が得られることとなる。さらに、この合成方法は長い時間の反応を必要とし、スケールアップすることが困難である。最後に、界面活性剤がそのような方法では使用され、それにより、得られた粒子の機能化が困難になる。
【０００５】
例えば、ＵＳ８，８５２，６４４号は、前記標的分子を含む溶媒、および非溶媒を制御析出させることにより、標的分子を含む粒子を生成させるための方法を開示する。２つの部分がマイクロジェット反応器内で互いに衝突する２つの液体ジェットとして混合される。この方法では、平均サイズが制御された標的分子を含む粒子が得られる。しかしながら、この方法は従来のマイクロジェット反応器を用いては実行することができず、複雑なマイクロジェット反応器を必要とする。前記マイクロジェット反応器は、液体ジェットが１８０°以外の角度で衝突するように、またはジェットが共有衝突面で混合されるように設計される。ＵＳ８，８５２，６４４号はナノ粒子の封入を開示せず、というのも、前記ナノ粒子は、開示された方法を用いて無機材料中に分散されないからである。
【０００６】
ＷＯ２００６／１１９６５３号は、制御された混合を有する粒子を生成するためのフレームスプレー方法を開示する。前記方法は、ｉ）少なくとも２つのスプレーノズルを提供する工程であって、各スプレーノズルは少なくとも１つのリザーバに接続され、各リザーバは液体前駆体組成物を含む工程、ｉｉ）前記少なくとも２つのスプレーノズルをスプレーが衝突するのに好適な角度および距離で配置する工程、ｉｉｉ）前記少なくとも２つの液体前駆体組成物をそれらの個々のスプレーノズルに供給する工程、ｉｖ）前記少なくとも２つの液体前駆体組成物を分散させ、点火させ、燃焼させ、および混合する工程、ならびにｖ）ナノ粉末を収集する工程を含む。Ｐｔ／ＢａＣＯ３／Ａｌ２Ｏ３粉末を、この方法および装置を使用して生成させた。しかしながら、この方法では、Ａｌ２Ｏ３中に封入されたＢａＣＯ３ナノ粒子は得られず、いくらかのＢａＣＯ３ナノ粒子が前記Ａｌ２Ｏ３粒子の表面上に堆積された、ＢａＣＯ３およびＡｌ２Ｏ３粒子の混合物となる。この方法では析出の微調整、よって、粒子サイズの微調整が得られない。さらに、ＷＯ２００６／１１９６５３号で開示された装置は複雑であり、というのも、スプレーノズルが、２つのスプレーが衝突し、効率的に混合するように精密に選択される必要がある一定角度で維持されなければならないからである。
【０００７】
最後に、公知の方法はしばしば、下記不利点を有する：高エネルギー入力；低収量；アップスケールの問題；長い反応時間；制御困難な粒子サイズ；制約のある複雑な装置。これらの因子は、ナノ粒子の商業生産についてのこれらの方法の使用を制限する。
【０００８】
よって、本発明の目的は、無機材料中に封入された複数のナノ粒子を含む粒子を得るための方法を提供することであり、その粒子は、環境悪化に対する増強された抵抗性、時間、温度、または環境変動に対する増強された安定性を示す。前記方法は、下記利点の１つ以上を有する：無機材料の前駆体の制御された活性化を提供すること、無機材料の前駆体の制御された析出を提供すること、粒子サイズの微調整を可能にすること、ナノ粒子分散の微調整を可能にすること、動作が容易で迅速、コストの低減を伴う容易なスケールアップ、および封入ナノ粒子の特性の低下の防止。
【発明の概要】
【０００９】
本発明は、下記工程を含む少なくとも１つの粒子を得るための方法に関し：
（ａ）ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素により構成される群から選択される少なくとも１つの元素の少なくとも１つの前駆体を含む溶液Ａを調製する工程；
（ｂ）水溶液Ｂを調製する工程；
（ｃ）液滴を形成するための第１の手段により溶液Ａの液滴を形成する工程；
（ｄ）液滴を形成するための第２の手段により溶液Ｂの液滴を形成する工程；
（ｅ）前記液滴を混合する工程；
（ｆ）混合させた液滴をガスフロー中に分散させる工程；
（ｇ）前記分散させた液滴を少なくとも１つの粒子を得るのに十分な温度で加熱する工程；
（ｈ）前記少なくとも１つの粒子の冷却工程；ならびに
（ｉ）前記少なくとも１つの粒子を分離し、収集する工程；
ここで、水溶液は酸性、中性、または塩基性であってもよく；ならびに
複数のナノ粒子を含む少なくとも１つのコロイド懸濁液が溶液Ａと工程（ａ）で、および／または溶液Ｂと工程（ｂ）で混合される。
【００１０】
１つの実施形態では、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウム、銀、ベリリウム、イリジウム、スカンジウム、ニオブまたはタンタルにより構成される群から選択される少なくとも１つの異種元素の少なくとも１つの前駆体が溶液Ａに工程（ａ）で、および／または溶液Ｂに工程（ｂ）で添加される。
【００１１】
１つの実施形態では、液滴は噴霧乾燥または噴霧熱分解により形成される。
【００１２】
１つの実施形態では、溶液Ａおよび溶液Ｂの液滴は同時に形成される。
【００１３】
１つの実施形態では、溶液Ａの液滴は溶液Ｂの液滴の形成前または後に形成される。
【００１４】
１つの実施形態では、溶液Ｂまたは溶液Ａの液滴は、それぞれ溶液Ｂまたは溶液Ａの蒸気に置き換えられる。
【００１５】
１つの実施形態では、ナノ粒子は発光性であり、好ましくは発光ナノ粒子は式ＭｘＮｙＥｚＡｗの材料を含むコアを含む半導体ナノ結晶であり、式中：ＭはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＮはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＥはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ＡはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ならびにｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい。
【００１６】
１つの実施形態では、半導体ナノ結晶は式ＭｘＮｙＥｚＡｗの材料を含む少なくとも１つのシェルを含み、式中：ＭはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＮはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＥはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ＡはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ならびにｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい。
【００１７】
１つの実施形態では、半導体ナノ結晶は半導体ナノプレートレットである。
【００１８】
本発明はまた、発明の方法により得られる粒子に関し、前記得られた粒子は、無機材料中に封入された複数のナノ粒子を含む。
【００１９】
本発明はまた、発明の方法により得ることができる粒子に関し、前記得ることができる粒子は、無機材料中に封入された複数のナノ粒子を含み、複数のナノ粒子は前記無機材料中に均一に分散されている。
【００２０】
本発明はまた、発明の方法を実行するための装置に関し、前記装置は下記を含む：
−少なくとも１つのガス供給部；
−第１の溶液の液滴を形成するための第１の手段；
−第２の溶液の液滴を形成するための第２の手段；
−第３の溶液の反応性蒸気を形成するための任意的な手段；
−ガスを放出するための任意的な手段；
−チューブ；
−少なくとも１つの粒子を得るために液滴を加熱するための手段；
−少なくとも１つの粒子を冷却するための手段；
−少なくとも１つの粒子を分離し、収集するための手段；ならびに
−ポンピング装置；ならびに
−接続手段。
【００２１】
１つの実施形態では、液滴を形成するための手段は、直列または並列に配置され、作動する。
【００２２】
１つの実施形態では、溶液Ａおよび溶液Ｂの液滴は装置の２つの別個の接続手段において形成される。
【００２３】
１つの実施形態では、溶液Ａおよび溶液Ｂの液滴は装置の同じ接続手段において形成される。
【発明を実施するための形態】
【００２４】
定義
本発明では、下記用語は下記意味を有する：
−「活性化」は、分子が化学反応において効率的に反応するようにするプロセスを示し、起こるには、エネルギーおよび／または他の試薬の存在が必要とされる可能性がある。例えば、アルコキシド前駆体の活性化は、水を添加することにより、および加熱により実施され得る。
【００２５】
−「コア」は、粒子内の最内空間を示す。
【００２６】
−「シェル」は、コアを部分的にまたは全体的にコーティングする材料の少なくとも１つの単層を示す。
【００２７】
−「封入する」は、複数のナノ粒子をコーティングし、囲み、埋め込み、含有し、含み、覆い、包み、または取り囲む材料を示す。
【００２８】
−「均一に分散された」は、凝集しておらず、接しておらず、接触しておらず、無機材料により分離されている粒子を示す。各ナノ粒子は隣接ナノ粒子から平均最小距離だけ間隔が空けられている。
【００２９】
−「コロイド」は、粒子が分散され、懸濁されているが、沈んでおらず、または認識できるほどに沈むのに非常に長い時間かかるが、前記物質中で可溶性ではない、物質を示す。
【００３０】
−「コロイド粒子」は、別の物質中で、典型的には水性または有機溶媒中で分散され、懸濁され得るが、沈んでおらず、認識できるほどに沈むのに非常に長い時間かかり、前記物質中で可溶性ではない粒子を示す。「コロイド粒子」は基材上で成長される粒子を示さない。
【００３１】
−「不透過性」は、外側の分子種または流体（液体またはガス）の前記材料中への拡散を制限または防止する材料を示す。
【００３２】
−「透過性」は、外側の分子種または流体（液体またはガス）の前記材料中への拡散を可能にする材料を示す。
【００３３】
−「外側の分子種または流体（液体またはガス）」は、材料または粒子の外側から来る分子種または流体（液体またはガス）を示す。
【００３４】
−「隣接ナノ粒子」は、空間または体積内の近隣ナノ粒子を示し、前記隣接ナノ粒子間にはいずれの他のナノ粒子は存在しない。
【００３５】
−「充てん率」は、空間中の物体の集団により満たされた体積と前記空間の体積の間の体積比を示す。充てん率、充填密度および詰込み率という用語は本発明では交換可能である。
【００３６】
−「充填量」は、空間内に含まれる物体の集団の質量と前記空間の質量の間の質量比を示す。
【００３７】
−「統計的セット」は、厳密に同じプロセスにより得られる少なくとも２、３、４、５、６、７、８、９、１０、１１、１２、１３、１４、１５、１６、１７、１８、１９、２０、３０、４０、５０、６０、７０、８０、９０、１００、１５０、２００、２５０、３００、３５０、４００、４５０、５００、５５０、６００、６５０、７００、７５０、８００、８５０、９００、９５０、または１０００の物体の収集物を示す。物体のそのような統計的セットは、前記物体の平均特性、例えばそれらの平均サイズ、それらの平均サイズ分布またはそれらの間の平均距離の決定を可能にする。
【００３８】
−「界面活性剤フリー」は、界面活性剤を含んでいない、および、界面活性剤の使用を含む方法により合成されなかった粒子を示す。
【００３９】
−「光学的に透明な」は、波長２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、または４００ｎｍ〜４７０ｎｍの光の、１０％、５％、２．５％、１％、０．９９％、０．９８％、０．９７％、０．９６％、０．９５％、０．９４％、０．９３％、０．９２％、０．９１％、０．９％、０．８９％、０．８８％、０．８７％、０．８６％、０．８５％、０．８４％、０．８３％、０．８２％、０．８１％、０．８％、０．７９％、０．７８％、０．７７％、０．７６％、０．７５％、０．７４％、０．７３％、０．７２％、０．７１％、０．７％、０．６９％、０．６８％、０．６７％、０．６６％、０．６５％、０．６４％、０．６３％、０．６２％、０．６１％、０．６％、０．５９％、０．５８％、０．５７％、０．５６％、０．５５％、０．５４％、０．５３％、０．５２％、０．５１％、０．５％、０．４９％、０．４８％、０．４７％、０．４６％、０．４５％、０．４４％、０．４３％、０．４２％、０．４１％、０．４％、０．３９％、０．３８％、０．３７％、０．３６％、０．３５％、０．３４％、０．３３％、０．３２％、０．３１％、０．３％、０．２９％、０．２８％、０．２７％、０．２６％、０．２５％、０．２４％、０．２３％、０．２２％、０．２１％、０．２％、０．１９％、０．１８％、０．１７％、０．１６％、０．１５％、０．１４％、０．１３％、０．１２％、０．１１％、０．１％、０．０９％、０．０８％、０．０７％、０．０６％、０．０５％、０．０４％、０．０３％、０．０２％、０．０１％、０．００９％、０．００８％、０．００７％、０．００６％、０．００５％、０．００４％、０．００３％、０．００２％、０．００１％、０．０００９％、０．０００８％、０．０００７％、０．０００６％、０．０００５％、０．０００４％、０．０００３％、０．０００２％、０．０００１％、または０％未満を吸収する材料を示す。
【００４０】
−「粗さ」は、粒子の表面状態を示す。表面凸凹は粒子の表面に存在する可能性があり、平均粒子表面に対するそれらの相対的な位置により、山または穴として規定される。全ての前記凸凹は、粒子粗さを構成する。前記粗さは、表面上の最高の山および最も深い穴の間の差として規定される。前記表面上に凸凹が存在しない、すなわち粗さが前記粒子の最大寸法の０％、０．５％、１％、１．５％、２％、２．５％３％、３．５％、４％、４．５％、５％に等しい場合、粒子の表面は滑らかである。
【００４１】
−「多分散」は、様々なサイズの粒子または液滴を示し、サイズ差は２０％以上である。
【００４２】
−「単分散」は、サイズ差が２０％、１５％、１０％、好ましくは５％未満である粒子または液滴を示す。
【００４３】
−「狭いサイズ分布」は、平均サイズの１％、２％、３％、４％、５％、６％、７％、８％、９％、１０％、１５％、２０％、２５％、３０％、３５％、または４０％未満の粒子の統計的セットのサイズ分布を示す。
【００４４】
−「部分的に」は不完全を意味する。リガンド交換の場合、部分的には、粒子の表面のリガンドの５％、１０％、１５％、２０％、２５％、３０％、３５％、４０％、４５％、５０％、５５％、６０％、６５％、７０％、７５％、８０％、８５％、９０％、９５％がうまく交換されたことを意味する。
【００４５】
−「ナノプレートレット」は、２Ｄ形状のナノ粒子を示し、前記ナノプレートレットの最小寸法は、前記ナノプレートレットの最大寸法より少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５または少なくとも１０の係数（アスペクト比）だけ小さい。
【００４６】
−「酸素を含んでいない」は、分子酸素、Ｏ２を含んでいない製剤、溶液、フィルム、または組成物を示し、すなわち、分子酸素は前記製剤、溶液、フィルム、または組成物中に、重量で、約１０ｐｐｍ、５ｐｐｍ、４ｐｐｍ、３ｐｐｍ、２ｐｐｍ、１ｐｐｍ、５００ｐｐｂ、３００ｐｐｂ未満の量でまたは約１００ｐｐｂ未満の量で存在し得る。
【００４７】
−「水を含んでいない」は、分子水、Ｈ２Ｏを含んでいない製剤、溶液、フィルム、または組成物を示し、すなわち、分子水は、前記製剤、溶液、フィルム、または組成物中に、重量で、約１００ｐｐｍ、５０ｐｐｍ、１０ｐｐｍ、５ｐｐｍ、４ｐｐｍ、３ｐｐｍ、２ｐｐｍ、１ｐｐｍ、５００ｐｐｂ、３００ｐｐｂ未満の量でまたは約１００ｐｐｂ未満の量で存在し得る。
【００４８】
−「ＲＯＨＳ適合」は、電気および電子機器における一定の有害物質の使用の制限に関する、欧州議会および２０１１年６月８日の会議の指令２０１１／６５／ＥＵに準拠している材料を示す。
【００４９】
−「蒸気」は、ガス状態の物質を示し、前記物質は圧力および温度の標準条件において液体または固体状態である。
【００５０】
−「反応性蒸気」は、ガス状態の物質を示し、前記物質は圧力および温度の標準条件において液体または固体状態であり、これを用いると、化学反応が別の化学種の存在下で起こり得る。
【００５１】
−「ガス」は、圧力および温度の標準条件においてガス状態の物質を示す。
【００５２】
−「曲率」は、半径の逆数を示す。
【００５３】
−「標準条件」は、温度および圧力の標準条件、すなわち、それぞれ２７３．１５Ｋおよび１０５Ｐａを示す。
【００５４】
−「水性溶媒」は、前記水性溶媒中に含まれる他の化学種に関して、モル比の観点からおよび／または質量の観点から、および／または体積の観点から、水が主な化学種である特有相溶媒として規定される。水性溶媒としては、下記が挙げられるが、それらに限定されない：水、例えばメタノール、エタノール、アセトン、テトラヒドロフラン、ｎ−メチルホルムアミド、ｎ，ｎ−ジメチルホルムアミド、ジメチルスルホキシドまたはそれらの混合物などの水と混和可能な有機溶媒と混合された水。
【００５５】
−「ディスプレイ機器」は、画像信号を表示する機器または装置を示す。ディスプレイ装置またはディスプレイ機器は、画像、連続写真またはビデオを表示する全ての装置、例えば、非制限的に、ＬＣＤディスプレイ装置、テレビ、プロジェクター、コンピュータモニター、携帯情報端末、携帯電話、ラップトップコンピュータ、タブレットＰＣ、ＭＰ３プレーヤー、ＣＤプレーヤー、ＤＶＤプレーヤー、Ｂｌｕ−Ｒａｙプレーヤー、ヘッドマウント式ディスプレイ、眼鏡、ヘルメット、ヘッドギア、帽子、スマートウォッチ、ウォッチフォンまたはスマートデバイスを含む。
【００５６】
−「アルキル」は、１〜１２個の炭素原子、好ましくは１〜６個の炭素原子を有する任意の飽和直鎖または分枝炭化水素鎖、より好ましくはメチル、エチル、プロピル、イソプロピル、ｎ−ブチル、ｓｅｃ−ブチル、イソブチルおよびｔｅｒｔ−ブチルを示す。アルキル基は、飽和もしくは不飽和アリール基により置換され得る。
【００５７】
−添え字「エン」（「アルキレン」）がアルキル基と併用して使用される場合、これは、他の基への結合点として２つの単結合を有する、本明細書で規定されるアルキル基を意味することが意図される。「アルキレン」という用語は、メチレン、エチレン、メチルメチレン、プロピレン、エチルエチレン、および１，２−ジメチルエチレンを含む。
【００５８】
−「アルケニル」は、少なくとも１つの二重結合、２〜１２個の炭素原子、好ましくは２〜６個の炭素原子を有する任意の直鎖または分枝炭化水素鎖を示す。アルケニル基は置換され得る。アルケニル基の例は、エテニル、２−プロペニル、２−ブテニル、３−ブテニル、２−ペンテニルおよびその異性体、２−ヘキセニルおよびその異性体、２，４−ペンタジエニルなどである。アルケニル基は、飽和もしくは不飽和アリール基により置換され得る。
【００５９】
−「アルキニル」は、少なくとも１つの三重結合、２〜１２個の炭素原子、好ましくは２〜６個の炭素原子を有する任意の直鎖または分枝炭化水素鎖を示す。
【００６０】
−「アルケニレン」という用語は、他の基への結合点として２つの単結合を有する上記で規定されるアルケニル基を意味する。
【００６１】
−「アリール」は、１つ以上の芳香環を有する、５〜２０、および好ましくは６〜１２個の炭素原子の単環または多環系を示し（２つの環が存在する場合、ビアリールと呼ばれる）、その中で、フェニル基、ビフェニル基、１−ナフチル基、２−ナフチル基、テトラヒドロナフチル基、インダニル基およびビナフチル基を引用することができる。アリールという用語はまた、酸素、窒素または硫黄原子から選択される少なくとも１つのヘテロ原子を含む任意の芳香環を意味する。アリール基は、ヒドロキシル基、１、２、３、４、５または６個の炭素原子を含む直鎖または分枝アルキル基、特にメチル、エチル、プロピル、ブチル、アルコキシ基またはハロゲン原子、特に臭素、塩素およびヨウ素、ニトロ基、シアノ基、アジド基、アドヘヒド（ａｄｈｅｈｙｄｅ）基、ボロナト（ｂｏｒｏｎａｔｏ）基、フェニル、ＣＦ３、メチレンジオキシ、エチレンジオキシ、ＳＯ２ＮＲＲ’、ＮＲＲ’、ＣＯＯＲ（ＲおよびＲ’は各々独立してＨおよびアルキルからなる群より選択される）、第２のアリール基（上記のように置換され得る）の中で互いに独立して選択される１〜３つの置換基により置換され得る。アリールの非限定的な例としては、フェニル、ビフェニリル、ビフェニレニル、５−もしくは６−テトラリニル、ナフタレン−１−もしくは−２−イル、４−、５−、６もしくは７−インデニル、１−２−、３−、４−もしくは５−アセナフチレニル、３−、４−もしくは５−アセナフテニル、１−もしくは２−ペンタレニル、４−もしくは５−インダニル、５−、６−、７−もしくは８−テトラヒドロナフチル、１，２，３，４−テトラヒドロナフチル、１，４−ジヒドロナフチル、１−、２−、３−、４−もしくは５−ピレニルが挙げられる。
【００６２】
−「アリーレン」という用語は本明細書では、二価炭素環式芳香環系、例えばフェニレン、ビフェニリレン、ナフチレン、インデニレン、ペンタレニレン、アズレニレンなどを含むことが意図される。
【００６３】
−「サイクル」は、飽和、部分的不飽和もしくは不飽和環状基を示す。
【００６４】
−「複素環」は、少なくとも１つのヘテロ原子を含む飽和、部分的不飽和もしくは不飽和環状基を示す。
【００６５】
−「ハロゲン」はフルオロ、クロロ、ブロモ、またはヨードを意味する。好ましいハロ基はフルオロおよびクロロである。
【００６６】
−「アルコキシ」は、任意のＯ−アルキル基、好ましくはアルキル基が１〜６個の炭素原子を有するＯ−アルキル基を示す。
【００６７】
−「アリールオキシ」は、任意のＯ−アリール基を示す。
【００６８】
−「アリールアルキル」は、例えばフェニル−メチル基などの、アリール基により置換されたアルキル基を示す。
【００６９】
−「アリールアルコキシ」は、アリール基により置換されたアルコキシ基を示す。
【００７０】
−「アミン」は、１つ以上の水素原子の有機ラジカルによる置換によりアンモニアＮＨ３から誘導される任意の基を示す。
【００７１】
−「アジド」は、−Ｎ３基を示す。
【００７２】
−「酸性官能基」は、−ＣＯＯＨ基を示す。
【００７３】
−「活性化酸性官能基」は、−ＯＨがより良好な脱離基により置き換えられている酸性官能基を示す。
【００７４】
−「活性化アルコール性官能基」は、より良好な脱離基となるように修飾されたアルコール性官能基を示す。
【００７５】
詳細な説明
下記の詳細な説明は、図面と共に読むとより良好に理解されるであろう。説明目的のために、装置は好ましい実施形態で示されている。しかしながら、出願は、示される正確な配列、構造、特徴、実施形態、および態様に制限されないことが理解されるべきである。図面は縮尺通りに描かれておらず、特許請求の範囲を、図示された実施形態に制限することは意図されない。したがって、添付の特許請求の範囲で言及される特徴に続いて引用符号がある場合、そのような符号は特許請求の範囲の理解度を増強する目的のためだけに含まれており、決して特許請求の範囲を制限しないことが理解されるべきである。
【００７６】
この発明は、少なくとも１つの粒子１を得るための方法に関する。
【００７７】
方法は下記工程を含み：
（ａ）ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素により構成される群から選択される少なくとも１つの元素の少なくとも１つの前駆体を含む溶液Ａを調製する工程；
（ｂ）水溶液Ｂを調製する工程；
（ｃ）液滴を形成するための第１の手段により溶液Ａの液滴を形成する工程；
（ｄ）液滴を形成するための第２の手段により溶液Ｂの液滴を形成する工程；
（ｅ）前記液滴を混合する工程；
（ｆ）混合させた液滴をガスフロー中に分散させる工程；
（ｇ）前記分散させた液滴を少なくとも１つの粒子１を得るのに十分な温度で加熱する工程；
（ｈ）前記少なくとも１つの粒子１の冷却の工程；ならびに
（ｉ）前記少なくとも１つの粒子１を分離し、収集する工程；
ここで、水溶液は酸性、中性、または塩基性であってもよく；ならびに
複数のナノ粒子３を含む少なくとも１つのコロイド懸濁液は溶液Ａと工程（ａ）で、および／または溶液Ｂと工程（ｂ）で混合される。
【００７８】
溶液Ａ中に含まれる少なくとも１つの前駆体の活性化は、方法中で使用される溶液Ｂの量により制御される。溶液Ａ中に含まれる少なくとも１つの前駆体は、溶液Ｂにより、２つの溶液をあらかじめ混合することなく、活性化され得る。これは、溶液ＡおよびＢは混和できない場合、特に有利である。特に、溶液Ｂ中の水の量は決定的であり、前記少なくとも１つの前駆体の最良の活性化を提供するために、工程（ｂ）前に計算されなければならない。
【００７９】
１つの実施形態によれば、方法は下記工程を含み：
（ａ）溶液Ａを調製する工程；
（ｂ）ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素により構成される群から選択される少なくとも１つの元素の少なくとも１つの前駆体を含む水溶液Ｂを調製する工程；
（ｃ）液滴を形成するための第１の手段により溶液Ａの液滴を形成する工程；
（ｄ）液滴を形成するための第２の手段により溶液Ｂの液滴を形成する工程；
（ｅ）前記液滴を混合する工程；
（ｆ）混合させた液滴をガスフロー中に分散させる工程；
（ｇ）前記分散させた液滴を少なくとも１つの粒子１を得るのに十分な温度で加熱する工程；
（ｈ）前記少なくとも１つの粒子１の冷却の工程；ならびに
（ｉ）前記少なくとも１つの粒子１を分離し、収集する工程；
ここで、水溶液は酸性、中性、または塩基性であってもよく；ならびに
複数のナノ粒子３を含む少なくとも１つのコロイド懸濁液は溶液Ａと工程（ａ）で、および／または溶液Ｂと工程（ｂ）で混合される。
【００８０】
「少なくとも１つの元素の少なくとも１つの前駆体」は、本明細書で記載される無機材料２の前駆体を示す。
【００８１】
１つの実施形態によれば、発明の方法は、例えば逆ミセル（またはエマルジョン）法、ミセル（またはエマルジョン）法、Ｓｔｏｂｅｒ法などの方法に関連する工程を含み得る。
【００８２】
１つの実施形態によれば、発明の方法は、例えば逆ミセル（またはエマルジョン）法、ミセル（またはエマルジョン）法、Ｓｔｏｂｅｒ法などの方法に関連する工程を含まない。
【００８３】
１つの実施形態によれば、発明の方法はＡＬＤ工程（原子層堆積）を含まない。
【００８４】
１つの実施形態によれば、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウム、銀、ベリリウム、イリジウム、スカンジウム、ニオブまたはタンタルにより構成される群から選択される少なくとも１つの異種元素の少なくとも１つの前駆体が溶液Ａに工程（ａ）で、および／または溶液Ｂに工程（ｂ）で添加される。この実施形態では、異種元素は加熱工程中少なくとも１つの粒子１中に拡散することができ、インサイチューで、少なくとも１つの粒子１の内側にてナノクラスタを形成し、または、粒子１の原子ネットワーク中に組み込まれる。これらの元素は良好な熱伝導体である場合熱を放出させる、および／または電荷を排出することができる。
【００８５】
１つの実施形態によれば、少なくとも１つの異種元素の少なくとも１つの前駆体は、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素により構成される群から選択される少なくとも１つの元素の前駆体と比べて、０モル％、１モル％、５モル％、１０モル％、１５モル％、２０モル％、２５モル％、３０モル％、３５モル％、４０モル％、４５モル％、または５０モル％の少量で添加される。
【００８６】
１つの実施形態によれば、上記群から選択される少なくとも１つの異種元素の少なくとも１つの前駆体としては、下記が挙げられるが、それらに限定されない：カルボン酸塩、炭酸塩、チオレート、アルコキシド、酸化物、硫酸塩、リン酸塩、硝酸塩、酢酸塩、塩化物、臭化物、アセチルアセトネートまたはそれらの混合物。
【００８７】
１つの実施形態によれば、カドミウムの少なくとも１つの前駆体としては、下記が挙げられるが、それらに限定されない：酸化カドミウムＣｄＯ、カルボン酸カドミウムＣｄ（Ｒ−ＣＯＯ）２、式中、Ｒは１〜２５個の範囲の炭素原子を含む直鎖アルキル鎖である；硫酸カドミウムＣｄ（ＳＯ４）；硝酸カドミウムＣｄ（ＮＯ３）２・４Ｈ２Ｏ；酢酸カドミウム（ＣＨ３ＣＯＯ）２Ｃｄ・２Ｈ２Ｏ；塩化カドミウムＣｄＣｌ２・２．５Ｈ２Ｏ；ジメチルカドミウム；ジネオペンチルカドミウム；ビス（３−ジエチルアミノプロピル）カドミウム；（２，２′−ビピリジン）ジメチルカドミウム；エチルキサントゲン酸カドミウム；またはそれらの混合物。
【００８８】
１つの実施形態によれば、セレンの少なくとも１つの前駆体としては、下記が挙げられるが、それらに限定されない：固体セレン；トリ−ｎ−アルキルホスフィンセレニド、例えば、例としてトリ−ｎ−ブチルホスフィンセレニドまたはトリ−ｎ−オクチルホスフィンセレニド；酸化セレンＳｅＯ２；セレン化水素Ｈ２Ｓｅ；ジエチルセレニド；メチルアリルセレニド；例えばセレン化マグネシウム、セレン化カルシウム、セレン化ナトリウム、セレン化カリウムなどの塩；またはそれらの混合物。
【００８９】
１つの実施形態によれば、亜鉛の少なくとも１つの前駆体としては、下記が挙げられるが、それらに限定されない：カルボン酸亜鉛Ｚｎ（Ｒ−ＣＯＯ）２、式中、Ｒは１〜２５個の範囲の炭素原子を含む直鎖アルキル鎖である；酸化亜鉛ＺｎＯ；硫酸亜鉛Ｚｎ（ＳＯ４），ｘＨ２Ｏ（式中、ｘは１〜７である）；硝酸亜鉛Ｚｎ（ＮＯ３）２，ｘＨ２Ｏ（式中、ｘは１〜４である）；酢酸亜鉛（ＣＨ３ＣＯＯ）２Ｚｎ・２Ｈ２Ｏ；塩化亜鉛ＺｎＣｌ２；ジエチル亜鉛（Ｅｔ２Ｚｎ）；クロロ（エトキシカルボニルメチル）亜鉛；例えば亜鉛ｔｅｒｔ−ブトキシド、亜鉛メトキシド、亜鉛イソプロポキシド（ｉｓｏｐｒｏｐｘｉｄｅ）などの亜鉛アルコキシド；またはそれらの混合物。
【００９０】
１つの実施形態によれば、硫黄の少なくとも１つの前駆体としては、下記が挙げられるが、それらに限定されない：固体硫黄；酸化硫黄；例えばトリ−ｎ−ブチルホスフィンスルフィドまたはトリ−ｎ−オクチルホスフィンスルフィドなどのトリ−ｎ−アルキルホスフィンスルフィド；硫化水素Ｈ２Ｓ；例えばｎ−ブタンチオール、ｎ−オクタンチオールまたはｎ−ドデカンチオールなどのチオール；ジエチルスルフィド；メチルアリルスルフィド；例えば硫化マグネシウム、硫化カルシウム、硫化ナトリウム、硫化カリウムなどの塩；またはそれらの混合物。
【００９１】
１つの実施形態によれば、方法は下記工程を含み：
（ａ）ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素により構成される群から選択される少なくとも１つの元素の少なくとも１つの前駆体を含む溶液Ａを調製する工程；
（ｂ）水溶液Ｂを調製する工程；
（ｃ）液滴を形成するための第１の手段により溶液Ａの液滴を形成する工程；
（ｄ）液滴を形成するための第２の手段により溶液Ｂの液滴を形成する工程；
（ｅ）前記液滴を混合する工程；
（ｆ）混合させた液滴をガスフロー中に分散させる工程；
（ｇ）前記分散させた液滴を少なくとも１つの粒子１を得るのに十分な温度で加熱する工程；
（ｈ）前記少なくとも１つの粒子１の冷却の工程；ならびに
（ｉ）前記少なくとも１つの粒子１を分離し、収集する工程；
ここで、水溶液は酸性、中性、または塩基性であってもよく；
複数のナノ粒子３を含む少なくとも１つのコロイド懸濁液は溶液Ａと工程（ａ）で、および／または溶液Ｂと工程（ｂ）で混合され；ならびに
カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウム、銀、ベリリウム、イリジウム、スカンジウム、ニオブまたはタンタルにより構成される群から選択される少なくとも１つの異種元素の少なくとも１つの前駆体は任意で、溶液Ａに工程（ａ）で、および／または溶液Ｂに工程（ｂ）で添加される。
【００９２】
１つの実施形態によれば、方法は下記工程を含み：
（ａ）溶液Ａを調製する工程；
（ｂ）ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素により構成される群から選択される少なくとも１つの元素の少なくとも１つの前駆体を含む水溶液Ｂを調製する工程；
（ｃ）液滴を形成するための第１の手段により溶液Ａの液滴を形成する工程；
（ｄ）液滴を形成するための第２の手段により溶液Ｂの液滴を形成する工程；
（ｅ）前記液滴を混合する工程；
（ｆ）混合させた液滴をガスフロー中に分散させる工程；
（ｇ）前記分散させた液滴を少なくとも１つの粒子１を得るのに十分な温度で加熱する工程；
（ｈ）前記少なくとも１つの粒子１の冷却の工程；ならびに
（ｉ）前記少なくとも１つの粒子１を分離し、収集する工程；
ここで、水溶液は酸性、中性、または塩基性であってもよく；
複数のナノ粒子３を含む少なくとも１つのコロイド懸濁液は溶液Ａと工程（ａ）で、および／または溶液Ｂと工程（ｂ）で混合され；ならびに
カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウム、銀、ベリリウム、イリジウム、スカンジウム、ニオブまたはタンタルにより構成される群から選択される少なくとも１つの異種元素の少なくとも１つの前駆体は任意で、溶液Ａに工程（ａ）で、および／または溶液Ｂに工程（ｂ）で添加される。
【００９３】
１つの実施形態では、方法は下記工程を含み：
（ａ）下記を混合することにより溶液Ａを調製する工程：
−ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素により構成される群から選択される少なくとも１つの元素の少なくとも１つの前駆体；
−任意で、カドミウム、硫黄、セレン、インジウム、テルル、水銀、スズ、銅、窒素、ガリウム、アンチモン、タリウム、モリブデン、パラジウム、セリウム、タングステン、コバルト、マンガン、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、バナジウム、銀、ベリリウム、イリジウム、スカンジウム、ニオブ、またはタンタルにより構成される群から選択される少なくとも１つの異種元素の少なくとも１つの前駆体；
（ｂ）任意で溶液Ａを加水分解に供する工程；
（ｃ）水溶液中で複数のナノ粒子３を含むコロイド懸濁液を移動させる工程；
（ｄ）溶液Ａを工程（ｃ）からの溶液と混合する工程；
（ｅ）液滴を形成するための手段により、前記混合溶液の液滴を形成する工程；
（ｆ）前記液滴をガスフローにおいて分散させる工程；
（ｇ）前記分散させた液滴を粒子１を得るのに十分な温度で加熱する工程；
（ｈ）前記粒子１の冷却の工程；ならびに
（ｉ）前記粒子１を分離し、収集する工程；
ここで、水溶液は酸性、中性、または塩基性であってもよく；ならびに
加水分解は酸性、中性、または塩基性ｐＨで実施される。
【００９４】
１つの実施形態によれば、Ａｌ２Ｏ３、ＳｉＯ２、ＭｇＯ、ＺｎＯ、ＺｒＯ２、ＴｉＯ２、ＩｒＯ２、ＳｎＯ２、ＢａＯ、ＢａＳＯ４、ＢｅＯ、ＣａＯ、ＣｅＯ２、ＣｕＯ、Ｃｕ２Ｏ、ＤｙＯ３、Ｆｅ２Ｏ３、Ｆｅ３Ｏ４、ＧｅＯ２、ＨｆＯ２、Ｌｕ２Ｏ３、Ｎｂ２Ｏ５、Ｓｃ２Ｏ３、ＴａＯ５、ＴｅＯ２、Ｙ２Ｏ３またはそれらの混合物の群において選択される追加ナノ粒子を含む少なくとも１つの溶液が溶液Ａにおいて工程（ａ）で、または溶液Ｂにおいて工程（ｂ）で添加される。これらの追加ナノ粒子は、良好な熱伝導体である場合熱を放出させる、および／または電荷を排出する、および／または入射光を散乱させることができる。
【００９５】
１つの実施形態によれば、追加ナノ粒子は、粒子１と比べて、重量で、少なくとも１００ｐｐｍ、２００ｐｐｍ、３００ｐｐｍ、４００ｐｐｍ、５００ｐｐｍ、６００ｐｐｍ、７００ｐｐｍ、８００ｐｐｍ、９００ｐｐｍ、１０００ｐｐｍ、１１００ｐｐｍ、１２００ｐｐｍ、１３００ｐｐｍ、１４００ｐｐｍ、１５００ｐｐｍ、１６００ｐｐｍ、１７００ｐｐｍ、１８００ｐｐｍ、１９００ｐｐｍ、２０００ｐｐｍ、２１００ｐｐｍ、２２００ｐｐｍ、２３００ｐｐｍ、２４００ｐｐｍ、２５００ｐｐｍ、２６００ｐｐｍ、２７００ｐｐｍ、２８００ｐｐｍ、２９００ｐｐｍ、３０００ｐｐｍ、３１００ｐｐｍ、３２００ｐｐｍ、３３００ｐｐｍ、３４００ｐｐｍ、３５００ｐｐｍ、３６００ｐｐｍ、３７００ｐｐｍ、３８００ｐｐｍ、３９００ｐｐｍ、４０００ｐｐｍ、４１００ｐｐｍ、４２００ｐｐｍ、４３００ｐｐｍ、４４００ｐｐｍ、４５００ｐｐｍ、４６００ｐｐｍ、４７００ｐｐｍ、４８００ｐｐｍ、４９００ｐｐｍ、５０００ｐｐｍ、５１００ｐｐｍ、５２００ｐｐｍ、５３００ｐｐｍ、５４００ｐｐｍ、５５００ｐｐｍ、５６００ｐｐｍ、５７００ｐｐｍ、５８００ｐｐｍ、５９００ｐｐｍ、６０００ｐｐｍ、６１００ｐｐｍ、６２００ｐｐｍ、６３００ｐｐｍ、６４００ｐｐｍ、６５００ｐｐｍ、６６００ｐｐｍ、６７００ｐｐｍ、６８００ｐｐｍ、６９００ｐｐｍ、７０００ｐｐｍ、７１００ｐｐｍ、７２００ｐｐｍ、７３００ｐｐｍ、７４００ｐｐｍ、７５００ｐｐｍ、７６００ｐｐｍ、７７００ｐｐｍ、７８００ｐｐｍ、７９００ｐｐｍ、８０００ｐｐｍ、８１００ｐｐｍ、８２００ｐｐｍ、８３００ｐｐｍ、８４００ｐｐｍ、８５００ｐｐｍ、８６００ｐｐｍ、８７００ｐｐｍ、８８００ｐｐｍ、８９００ｐｐｍ、９０００ｐｐｍ、９１００ｐｐｍ、９２００ｐｐｍ、９３００ｐｐｍ、９４００ｐｐｍ、９５００ｐｐｍ、９６００ｐｐｍ、９７００ｐｐｍ、９８００ｐｐｍ、９９００ｐｐｍ、１００００ｐｐｍ、１０５００ｐｐｍ、１１０００ｐｐｍ、１１５００ｐｐｍ、１２０００ｐｐｍ、１２５００ｐｐｍ、１３０００ｐｐｍ、１３５００ｐｐｍ、１４０００ｐｐｍ、１４５００ｐｐｍ、１５０００ｐｐｍ、１５５００ｐｐｍ、１６０００ｐｐｍ、１６５００ｐｐｍ、１７０００ｐｐｍ、１７５００ｐｐｍ、１８０００ｐｐｍ、１８５００ｐｐｍ、１９０００ｐｐｍ、１９５００ｐｐｍ、２００００ｐｐｍ、３００００ｐｐｍ、４００００ｐｐｍ、５００００ｐｐｍ、６００００ｐｐｍ、７００００ｐｐｍ、８００００ｐｐｍ、９００００ｐｐｍ、１０００００ｐｐｍ、１１００００ｐｐｍ、１２００００ｐｐｍ、１３００００ｐｐｍ、１４００００ｐｐｍ、１５００００ｐｐｍ、１６００００ｐｐｍ、１７００００ｐｐｍ、１８００００ｐｐｍ、１９００００ｐｐｍ、２０００００ｐｐｍ、２１００００ｐｐｍ、２２００００ｐｐｍ、２３００００ｐｐｍ、２４００００ｐｐｍ、２５００００ｐｐｍ、２６００００ｐｐｍ、２７００００ｐｐｍ、２８００００ｐｐｍ、２９００００ｐｐｍ、３０００００ｐｐｍ、３１００００ｐｐｍ、３２００００ｐｐｍ、３３００００ｐｐｍ、３４００００ｐｐｍ、３５００００ｐｐｍ、３６００００ｐｐｍ、３７００００ｐｐｍ、３８００００ｐｐｍ、３９００００ｐｐｍ、４０００００ｐｐｍ、４１００００ｐｐｍ、４２００００ｐｐｍ、４３００００ｐｐｍ、４４００００ｐｐｍ、４５００００ｐｐｍ、４６００００ｐｐｍ、４７００００ｐｐｍ、４８００００ｐｐｍ、４９００００ｐｐｍ、または５０００００ｐｐｍのレベルの少ない量で添加される。
【００９６】
１つの実施形態によれば、発明の少なくとも１つの粒子１を得るための方法は界面活性剤フリーではない。この実施形態では、ナノ粒子は方法中、溶液中でより良好に安定化され得、方法中でのそれらの化学的または物理的性質の低下の制限または防止が可能になる。さらに、粒子１のコロイド安定性が増強され得、とりわけ、方法の終わりで、粒子１を溶液中に分散させることがより容易になり得る。
【００９７】
１つの実施形態によれば、発明の少なくとも１つの粒子１を得るための方法は界面活性剤フリーである。この実施形態では、少なくとも１つの粒子１の表面は合成後、機能化させるのがより容易になり、というのも、前記表面は界面活性剤分子によりブロックされないからである。
【００９８】
１つの実施形態によれば、溶液Ａは、少なくとも１つの有機溶媒および／または少なくとも１つの水性溶媒を含む。
【００９９】
１つの実施形態によれば、溶液Ａは少なくとも１つの界面活性剤を含む。
【０１００】
１つの実施形態によれば、溶液Ａは界面活性剤を含まない。
【０１０１】
１つの実施形態によれば、溶液Ｂは少なくとも１つの水性溶媒を含む。
【０１０２】
１つの実施形態によれば、溶液Ｂは少なくとも１つの界面活性剤を含む。
【０１０３】
１つの実施形態によれば、溶液Ｂは界面活性剤を含まない。
【０１０４】
１つの実施形態によれば、溶液Ａは少なくとも１つの反応種を含む。
【０１０５】
１つの実施形態によれば、溶液Ｂは少なくとも１つの反応種を含む。
【０１０６】
１つの実施形態によれば、溶液Ａおよび溶液Ｂは混和可能である。
【０１０７】
１つの実施形態によれば、溶液Ａおよび溶液Ｂは混和性でない。
【０１０８】
１つの実施形態によれば、溶液Ａおよび溶液Ｂは非混和性である。
【０１０９】
１つの実施形態によれば、溶液Ｂの液滴は溶液Ｂの蒸気により置き換えられる。この実施形態では、液滴を形成するための前記手段は液滴を形成せず、容器内に含まれる溶液の蒸気を使用する。
【０１１０】
１つの実施形態によれば、溶液Ｂの液滴は、例えば、空気、窒素、アルゴン、二水素、二酸素、ヘリウム、二酸化炭素、一酸化炭素、ＮＯ、ＮＯ２、Ｎ２Ｏ、Ｆ２、Ｃｌ２、Ｈ２Ｓｅ、ＣＨ４、ＰＨ３、ＮＨ３、ＳＯ２、Ｈ２Ｓまたはそれらの混合物などのガスにより置き換えられる。
【０１１１】
１つの実施形態によれば、溶液Ａの液滴は溶液Ａの蒸気により置き換えられる。この実施形態では、液滴を形成するための前記手段は液滴を形成せず、容器内に含まれる溶液の蒸気を使用する。
【０１１２】
１つの実施形態によれば、溶液Ａの液滴は、例えば、空気、窒素、アルゴン、二水素、二酸素、ヘリウム、二酸化炭素、一酸化炭素、ＮＯ、ＮＯ２、Ｎ２Ｏ、Ｆ２、Ｃｌ２、Ｈ２Ｓｅ、ＣＨ４、ＰＨ３、ＮＨ３、ＳＯ２、Ｈ２Ｓまたはそれらの混合物などのガスにより置き換えられる。
【０１１３】
１つの実施形態によれば、溶液の蒸気は、前記溶液を外部加熱システムを用いて加熱することにより得られる。
【０１１４】
１つの実施形態によれば、反応性蒸気を生成することができる溶液についての例としては下記が挙げられるが、それらに限定されない：水、例えばＨＣｌまたはＨＮＯ３などの揮発性酸、例えばアンモニア、水酸化アンモニウム、または水酸化テトラメチルアンモニウムなどの塩基、あるいは、例えばケイ素もしくはアルミニウムのアルコキシドなどの金属アルコキシド、例えば、例としてオルトケイ酸テトラメチルまたはオルトケイ酸テトラエチル。
【０１１５】
１つの実施形態によれば、水溶液は少なくとも１つの水性溶媒を含む。
【０１１６】
１つの実施形態によれば、有機溶媒としては、下記が挙げられるが、それらに限定されない：ペンタン、ヘキサン、ヘプタン、１，２−ヘキサンジオール、１，５−ペンタンジオール、オクタン、デカン、ドデカン、トルエン、テトラヒドロフラン、クロロホルム、アセトン、酢酸、ｎ−メチルホルムアミド、ｎ，ｎ−ジメチルホルムアミド、ジメチルスルホキシド、オクタデセン、スクアレン、アミン、例えば、例としてトリ−ｎ−オクチルアミン、１，３−ジアミノプロパン、オレイルアミン、ヘキサデシルアミン、オクタデシルアミン、スクアレン、アルコール、例えば、例としてエタノール、メタノール、イソプロパノール、１−ブタノール、１−ヘキサノール、１−デカノール、プロパン−２−オール、エタンジオール、１，２−プロパンジオール、アルコキシアルコール、アルキルアルコール、アルキルベンゼン、安息香酸アルキル、アルキルナフタレン、オクタン酸アミル、アニソール、アリールアルコール、ベンジルアルコール、ブチルベンゼン、ブチロフェノン（ｂｕｔｙｒｏｐｈｅｎｏｎ）、ｃｉｓ−デカリン、ジプロピレングリコールメチルエーテル、ドデシルベンゼン、メシチレン、メトキシプロパノール、安息香酸メチル、メチルナフタレン、メチルピロリジノン、フェノキシエタノール、１，３−プロパンジオール、ピロリジノン、ｔｒａｎｓ−デカリン、バレロフェノン、またはそれらの混合物。
【０１１７】
「少なくとも１つの元素の少なくとも１つの前駆体」という用語は、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、または塩素により構成される群から選択される少なくとも１つの元素の少なくとも１つの前駆体を示す。
【０１１８】
１つの実施形態によれば、上記群から選択される少なくとも１つの元素の少なくとも１つの前駆体は、式ＸＭａ（ＯＲ）ｂのアルコキシド前駆体であり、式中：
−Ｍは前記元素であり；
−Ｒは１〜２５個の範囲の炭素原子を含む直鎖アルキル鎖であり、Ｒとしては、下記が挙げられるが、それらに限定されず：メチル、エチル、イソプロピル、ｎ−ブチル、またはオクチル；
−Ｘは任意的であり、アルコール基、チオール基、アミノ基、またはカルボン酸基を含むことができ、１〜２５個の範囲の炭素原子を含む直鎖アルキル鎖であり；ならびに
−ａおよびｂは独立して０〜５の１０進数である。
【０１１９】
１つの実施形態によれば、式ＸＭａ（ＯＲ）ｂのアルコキシド前駆体としては、下記が挙げられるが、それらに限定されない：オルトケイ酸テトラメチル、オルトケイ酸テトラエチル、ポリジエチオキシシラン（ｐｏｌｙｄｉｅｔｈｙｏｘｙｓｉｌａｎｅ）、ｎ−アルキルトリメトキシルシラン、例えば、例としてｎ−ブチルトリメトキシシラン、ｎ−オクチルトリメトキシルシラン、ｎ−ドデシルトリメトキシシラン、ｎ−オクタデシルトリメトキシシラン、３−メルカプトプロピルトリメトキシシラン、１１−メルカプトウンデシルトリメトキシシラン、３−アミノプロピルトリメトキシシラン、１１−アミノウンデシルトリメトキシシラン、３−（２−（２−アミノエチルアミノ）エチルアミノ）プロピルトリメトキシシラン、３−（トリメトキシシリル）プロピルメタクリレート、３−（アミノプロピル）トリメトキシシラン、アルミニウムトリ−ｓｅｃブトキシド、アルミニウムイソプロポキシド（ｉｓｏｐｒｏｐｘｉｄｅ）、アルミニウムエトキシド、アルミニウムｔｅｒｔ−ブトキシド、チタンブトキシド、アルミニウムエトキシド、アルミニウムｔｅｒｔ−ブトキシド、チタンイソプロポキシド（ｉｓｏｐｒｏｐｘｉｄｅ）、亜鉛ｔｅｒｔ−ブトキシド、亜鉛メトキシド、亜鉛イソプロポキシド（ｉｓｏｐｒｏｐｘｉｄｅ）、スズｔｅｒｔ−ブトキシド、スズイソプロポキシド（ｉｓｏｐｒｏｐｘｉｄｅ）、マグネシウムジ−ｔｅｒｔ−ブトキシド、マグネシウムイソプロポキシド（ｉｓｏｐｒｏｐｘｉｄｅ）またはそれらの混合物。
【０１２０】
１つの実施形態によれば、上記群から選択される少なくとも１つの元素の少なくとも１つの前駆体は無機ハロゲン化物前駆体である。
【０１２１】
１つの実施形態によれば、上記群から選択される少なくとも１つの元素の少なくとも１つの前駆体は固体前駆体である。
【０１２２】
１つの実施形態によれば、ハロゲン化物前駆体としては、下記が挙げられるが、それらに限定されない：例えばフルオロケイ酸アンモニウム、フルオロケイ酸ナトリウム、またはそれらの混合物などのハロゲン化物ケイ酸塩。
【０１２３】
１つの実施形態によれば、上記群から選択される少なくとも１つの元素の少なくとも１つの前駆体は無機酸化物前駆体である。
【０１２４】
１つの実施形態によれば、上記群から選択される少なくとも１つの元素の少なくとも１つの前駆体は無機水酸化物前駆体である。
【０１２５】
１つの実施形態によれば、上記群から選択される少なくとも１つの元素の少なくとも１つの前駆体は無機塩である。
【０１２６】
１つの実施形態によれば、上記群から選択される少なくとも１つの元素の少なくとも１つの前駆体は無機錯体である。
【０１２７】
１つの実施形態によれば、上記群から選択される少なくとも１つの元素の少なくとも１つの前駆体は無機クラスターである。
【０１２８】
１つの実施形態によれば、上記群から選択される少なくとも１つの元素の少なくとも１つの前駆体は有機金属化合物Ｍａ（ＹｃＲｂ）ｄであり、式中：
−Ｍは前記元素であり；
−Ｙはハロゲン化物、またはアミドであり；
−Ｒは1〜２５の範囲の炭素原子を含むアルキル鎖またはアルケニル鎖またはアルキニル鎖であり、Ｒとしては、下記が挙げられるが、それらに限定されず：メチル、エチル、イソプロピル、ｎ−ブチル、またはオクチル；
−ａ、ｂ、ｃおよびｄは独立して０〜５の１０進数である。
【０１２９】
１つの実施形態によれば、有機金属化合物Ｍａ（ＹｃＲｂ）ｄの例としては下記が挙げられるが、それらに限定されない：Ｇｒｉｇｎａｒｄ試薬；メタロセン；金属アミジナート；金属アルキルハロゲン化物；金属アルキル、例えば、例として、ジメチル亜鉛、ジエチル亜鉛、ジメチルカドミウム、ジエチルカドミウム、ジメチルインジウムまたはジエチルインジウム；金属およびメタロイドアミド、例えばＡｌ［Ｎ（ＳｉＭｅ３）２］３、Ｃｄ［Ｎ（ＳｉＭｅ３）２］２、Ｈｆ［ＮＭｅ２］４、Ｉｎ［Ｎ（ＳｉＭｅ３）２］３、Ｓｎ（ＮＭｅ２）２、Ｓｎ［Ｎ（ＳｉＭｅ３）２］２、Ｚｎ［Ｎ（ＳｉＭｅ３）２］２またはＺｎ［（ＮｉＢｕ２）２］２、ジネオペンチルカドミウム、ジエチルチオカルバミン酸亜鉛、ビス（３−ジエチルアミノプロピル）カドミウム、（２，２′−ビピリジン）ジメチルカドミウム、エチルキサントゲン酸カドミウム；トリメチルアルミニウム、トリイソブチルアルミニウム、トリオクチルアルミニウム、トリフェニルアルミニウム、ジメチルアルミニウム、トリメチル亜鉛、ジメチル亜鉛、ジエチル亜鉛、Ｚｎ［（Ｎ（ＴＭＳ）２］２、Ｚｎ［（ＣＦ３ＳＯ２）２Ｎ］２、Ｚｎ（Ｐｈ）２、Ｚｎ（Ｃ６Ｆ５）２、Ｚｎ（ＴＭＨＤ）２（β−ジケトネート）、Ｈｆ［Ｃ５Ｈ４（ＣＨ３）］２（ＣＨ３）２、ＨｆＣＨ３（ＯＣＨ３）［Ｃ５Ｈ４（ＣＨ３）］２、［［（ＣＨ３）３Ｓｉ］２Ｎ］２ＨｆＣｌ２、（Ｃ５Ｈ５）２Ｈｆ（ＣＨ３）２、［（ＣＨ２ＣＨ３）２Ｎ］４Ｈｆ、［（ＣＨ３）２Ｎ］４Ｈｆ、［（ＣＨ３）２Ｎ］４Ｈｆ、［（ＣＨ３）（Ｃ２Ｈ５）Ｎ］４Ｈｆ、［（ＣＨ３）（Ｃ２Ｈ５）Ｎ］４Ｈｆ、２，２’，６，６’−テトラメチル−３，５−ヘプタンジオンジルコニウム（Ｚｒ（ＴＨＤ）４）、Ｃ１０Ｈ１２Ｚｒ、Ｚｒ（ＣＨ３Ｃ５Ｈ４）２ＣＨ３ＯＣＨ３、Ｃ２２Ｈ３６Ｚｒ、［（Ｃ２Ｈ５）２Ｎ］４Ｚｒ、［（ＣＨ３）２Ｎ］４Ｚｒ、［（ＣＨ３）２Ｎ］４Ｚｒ、Ｚｒ（ＮＣＨ３Ｃ２Ｈ５）４、Ｚｒ（ＮＣＨ３Ｃ２Ｈ５）４、Ｃ１８Ｈ３２Ｏ６Ｚｒ、Ｚｒ（Ｃ８Ｈ１５Ｏ２）４、Ｚｒ（ＯＣＣ（ＣＨ３）３ＣＨＣＯＣ（ＣＨ３）３）４、Ｍｇ（Ｃ５Ｈ５）２、Ｃ２０Ｈ３０Ｍｇ；またはそれらの混合物。
【０１３０】
１つの実施形態によれば、分子酸素および／または分子水は水性溶媒から工程（ａ）前に除去される。
【０１３１】
１つの実施形態によれば、分子酸素および／または分子水は有機溶媒から工程（ａ）前に除去される。
【０１３２】
１つの実施形態によれば、当業者に知られている分子酸素および／または分子水を除去する方法が、溶媒から分子酸素および／または分子水を除去するために使用され得、例えば、例として前記溶媒を蒸留または脱気することである。
【０１３３】
１つの実施形態では、水、少なくとも１つの酸、少なくとも１つの塩基、少なくとも１つの有機溶媒、少なくとも１つの水性溶媒、または少なくとも１つの界面活性剤が工程（ａ）および／または工程（ｂ）において添加される。
【０１３４】
１つの実施形態によれば、ナノ粒子３は、方法中、粒子１中でインサイチューで合成されない。
【０１３５】
１つの実施形態によれば、ナノ粒子３は前記無機材料２の形成中に、無機材料２中に封入される。例えば、前記ナノ粒子３は、前に得られた無機材料２中に挿入されることも、これと接触させられることもない。
【０１３６】
１つの実施形態によれば、ナノ粒子３は物理的取り込みにより粒子１中に封入されない。この実施形態では、粒子１は、ナノ粒子３が物理的取り込みにより挿入される予め形成された粒子ではない。
【０１３７】
１つの実施形態によれば、界面活性剤の例としては下記が挙げられるが、それらに限定されない：例えば、オレイン酸、酢酸、オクタン酸などのカルボン酸；オクタンチオール、ヘキサンチオール、ブタンチオールなどのチオール；４−メルカプト安息香酸；例えば、オレイルアミン、１，６−ヘキサンジアミン、オクチルアミンなどのアミン；ホスホン酸；抗体；またはそれらの混合物。
【０１３８】
１つの実施形態によれば、中性水溶液は７のｐＨを有する。
【０１３９】
１つの実施形態によれば、中性ｐＨは７である。
【０１４０】
１つの実施形態によれば、塩基性水溶液は７より高いｐＨを有する。
【０１４１】
１つの実施形態によれば、塩基性ｐＨは７より高い。
【０１４２】
１つの実施形態によれば、塩基性水溶液は、少なくとも７．１、７．２、７．３、７．４、７．５、７．６、７．７、７．８、７．９、８、８．１、８．２、８．３、８．４、８．５、８．６、８．７、８．８、８．９、９、９．１、９．２、９．３、９．４、９．５、９．６、９．７、９．８、９．９、１０、１０．１、１０．２、１０．３、１０．４、１０．５、１０．６、１０．７、１０．８、１０．９、１１、１１．１、１１．２、１１．３、１１．４、１１．５、１１．６、１１．７、１１．８、１１．９、１２、１２．１、１２．２、１２．３、１２．４、１２．５、１２．６、１２．７、１２．８、１２．９、１３、１３．１、１３．２、１３．３、１３．４、１３．５、１３．６、１３．７、１３．８、１３．９、または１４のｐＨを有する。
【０１４３】
１つの実施形態によれば、塩基性ｐＨは、少なくとも７．１、７．２、７．３、７．４、７．５、７．６、７．７、７．８、７．９、８、８．１、８．２、８．３、８．４、８．５、８．６、８．７、８．８、８．９、９、９．１、９．２、９．３、９．４、９．５、９．６、９．７、９．８、９．９、１０、１０．１、１０．２、１０．３、１０．４、１０．５、１０．６、１０．７、１０．８、１０．９、１１、１１．１、１１．２、１１．３、１１．４、１１．５、１１．６、１１．７、１１．８、１１．９、１２、１２．１、１２．２、１２．３、１２．４、１２．５、１２．６、１２．７、１２．８、１２．９、１３、１３．１、１３．２、１３．３、１３．４、１３．５、１３．６、１３．７、１３．８、１３．９、または１４である。
【０１４４】
１つの実施形態によれば、塩基としては、下記が挙げられるが、それらに限定されない：水酸化ナトリウム、水酸化カリウム、水酸化アンモニウム、テトラホウ酸ナトリウム十水化物、ナトリウムエトキシド、水酸化リチウム、水酸化ルビジウム、水酸化セシウム、水酸化マグネシウム、水酸化カルシウム、水酸化ストロンチウム、水酸化バリウム、イミダゾール、メチルアミン、カリウムｔｅｒｔ−ブトキシド、アンモニウムピリジン、水酸化テトラアルキルアンモニウム、例えば、例として水酸化テトラメチルアンモニウム、水酸化テトラエチルアンモニウム、水酸化テトラプロピルアンモニウムおよび水酸テトラブチルアンモニウム、またはそれらの混合物。
【０１４５】
１つの実施形態によれば、酸性水溶液は７より低いｐＨを有する。
【０１４６】
１つの実施形態によれば、酸性ｐＨは７より低い。
【０１４７】
１つの実施形態によれば、酸性水溶液は、少なくとも１、１．１、１．２、１．３、１．４、１．５、１．６、１．７、１．８、１．９、２、２．１、２．２、２．３、２．４、２．５、２．６、２．７、２．８、２．９、３、３．１、３．２、３．３、３．４、３．５、３．６、３．７、３．８、３．９、４、４．１、４．２、４．３、４．４、４．５、４．６、４．７、４．８、４．９、５、５．１、５．２、５．３、５．４、５．５、５．６、５．７、５．８、５．９、６、６．１、６．２、６．３、６．４、６．５、６．６、６．７、６．８、または６．９のｐＨを有する。
【０１４８】
１つの実施形態によれば、酸性ｐＨは少なくとも１、１．１、１．２、１．３、１．４、１．５、１．６、１．７、１．８、１．９、２、２．１、２．２、２．３、２．４、２．５、２．６、２．７、２．８、２．９、３、３．１、３．２、３．３、３．４、３．５、３．６、３．７、３．８、３．９、４、４．１、４．２、４．３、４．４、４．５、４．６、４．７、４．８、４．９、５、５．１、５．２、５．３、５．４、５．５、５．６、５．７、５．８、５．９、６、６．１、６．２、６．３、６．４、６．５、６．６、６．７、６．８、または６．９である。
【０１４９】
１つの実施形態によれば、酸としては、下記が挙げられるが、それらに限定されない：酢酸、塩酸、臭化水素酸、ヨウ化水素酸、フッ化水素酸、硫酸、硝酸、ホウ酸、シュウ酸、マレイン酸、リポ酸、ウロカニン酸、３−メルカプトプロピオン酸、ホスホン酸、例えば、例として、ブチルホスホン酸、オクチルホスホン酸およびドデシルホスホン酸、またはそれらの混合物。
【０１５０】
１つの実施形態によれば、ナノ粒子３は発明の方法前または中に磁場または電場下で整列させられ得る。この実施形態では、ナノ粒子３は、前記ナノ粒子が強磁性である場合、磁石として作用することができ；または得られた粒子１は、ナノ粒子３が発光性である場合、偏光を出射することができる。
【０１５１】
１つの実施形態によれば、溶液Ａ中に含まれる少なくとも１つの前駆体は、酸性、塩基性または中性溶液中で、加水分解に供される。
【０１５２】
１つの実施形態によれば、任意的な加水分解は、反応媒体中に存在する水の量が自発的に導入される水の添加のみによるものである程度まで制御される。
【０１５３】
１つの実施形態によれば、任意的な加水分解は部分的または完全である。
【０１５４】
１つの実施形態によれば、任意的な加水分解は湿潤雰囲気において実施される。
【０１５５】
１つの実施形態によれば、任意的な加水分解は無水雰囲気において実施される。この実施形態では、任意的な加水分解の雰囲気は湿度を含まない。
【０１５６】
１つの実施形態によれば、任意的な加水分解の温度は少なくとも−５０℃、−４０℃、−３０℃、−２０℃、−１０℃、０℃、１０℃、２０℃、３０℃、４０℃、５０℃、６０℃、７０℃、８０℃、９０℃、１００℃、１１０℃、１２０℃、１３０℃、１４０℃、１５０℃、１６０℃、１７０℃、１８０℃、１９０℃、または２００℃である。
【０１５７】
１つの実施形態によれば、任意的な加水分解の時間は少なくとも１秒、２秒、３秒、４秒、５秒、６秒、７秒、８秒、９秒、１０秒、１５秒、２０秒、２５秒、３０秒、３５秒、４０秒、４５秒、５０秒、５５秒、６０秒、１．５分、２分、２．５分、３分、３．５分、４分、４．５分、５分、５．５分、６分、６．５分、７分、７．５分、８分、８．５分、９分、９．５分、１０分、１１分、１２分、１３分、１４分、１５分、１６分、１７分、１８分、１９分、２０分、２１分、２２分、２３分、２４分、２５分、２６分、２７分、２８分、２９分、３０分、３１分、３２分、３３分、３４分、３５分、３６分、３７分、３８分、３９分、４０分、４１分、４２分、４３分、４４分、４５分、４６分、４７分、４８分、４９分、５０分、５１分、５２分、５３分、５４分、５５分、５６分、５７分、５８分、５９分、１時間、６時間、１２時間、１８時間、２４時間、３０時間、３６時間、４２時間、４８時間、５４時間、６０時間、６６時間、７２時間、７８時間、８４時間、９０時間、９６時間、１０２時間、１０８時間、１１４時間、１２０時間、１２６時間、１３２時間、１３８時間、１４４時間、１５０時間、１５６時間、１６２時間、１６８時間、８日、９日、１０日、１１日、１２日、１３日、１４日、１５日、１６日、１７日、１８日、１９日、２０日、２１日、２２日、２３日、２４日、２５日、２６日、２７日、２８日、２９日、または３０日である。
【０１５８】
１つの実施形態によれば、液滴を形成するための手段は液滴形成器である。
【０１５９】
１つの実施形態によれば、液滴を形成するための手段は上記のように液滴を生成するように構成される。
【０１６０】
１つの実施形態によれば、液滴を形成するための手段はアトマイザを含む。
【０１６１】
１つの実施形態によれば、液滴を形成するための手段は噴霧乾燥または噴霧熱分解である。
【０１６２】
１つの実施形態によれば、液滴を形成するための手段は、超音波ディスペンサー、または重力、遠心分離力または静電気を使用するドロップ吐出システムによるドロップを含む。
【０１６３】
１つの実施形態によれば、液滴を形成するための手段はチューブまたはシリンダーを含む。
【０１６４】
図９Ａに示される１つの実施形態によれば、液滴を形成するための手段（４２、４３）は直列に配置され、作動する。
【０１６５】
１つの実施形態によれば、図９Ｂに示される、液滴を形成するための手段（４２、４３）は並列に配置され、作動する。
【０１６６】
１つの実施形態によれば、液滴を形成するための手段（４２、４３）は互いに面していない。
【０１６７】
１つの実施形態によれば、液滴を形成するための手段（４２、４３）は同軸に対向して配列されてない。
【０１６８】
１つの実施形態によれば、溶液Ａおよび溶液Ｂの液滴は同時に形成される。
【０１６９】
１つの実施形態によれば、溶液Ａの液滴は溶液Ｂの液滴の形成前に形成される。
【０１７０】
１つの実施形態によれば、溶液Ａの液滴は溶液Ｂの液滴の形成前または後に形成される。
【０１７１】
１つの実施形態によれば、溶液Ｂの液滴は溶液Ａの液滴の形成前に形成される。
【０１７２】
１つの実施形態によれば、溶液Ａの液滴および溶液Ｂの液滴は同じ接続手段において形成される。
【０１７３】
１つの実施形態によれば、溶液Ａの液滴および溶液Ｂの液滴は同じ接続手段においてガスフロー中に分散される。
【０１７４】
１つの実施形態によれば、溶液Ａの液滴および溶液Ｂの液滴は２つの別個の接続手段において形成される。
【０１７５】
１つの実施形態によれば、溶液Ａの液滴および溶液Ｂの液滴は２つの別個の接続手段においてガスフロー中に分散される。
【０１７６】
１つの実施形態によれば、液滴は球状である。
【０１７７】
１つの実施形態によれば、液滴は多分散である。
【０１７８】
１つの実施形態によれば、液滴は単分散である。
【０１７９】
１つの実施形態によれば、粒子１のサイズは液滴の直径に相関する。液滴のサイズが小さいほど、得られた粒子１のサイズが小さくなる。
【０１８０】
１つの実施形態によれば、粒子１のサイズは液滴の直径より小さい。
【０１８１】
１つの実施形態によれば、液滴は、少なくとも１０ｎｍ、５０ｎｍ、１００ｎｍ、１５０ｎｍ、２００ｎｍ、２５０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、５０μｍ、１００μｍ、１５０μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２ｍｍ、２．１ｍｍ、２．２ｍｍ、２．３ｍｍ、２．４ｍｍ、２．５ｍｍ、２．６ｍｍ、２．７ｍｍ、２．８ｍｍ、２．９ｍｍ、３ｍｍ、３．１ｍｍ、３．２ｍｍ、３．３ｍｍ、３．４ｍｍ、３．５ｍｍ、３．６ｍｍ、３．７ｍｍ、３．８ｍｍ、３．９ｍｍ、４ｍｍ、４．１ｍｍ、４．２ｍｍ、４．３ｍｍ、４．４ｍｍ、４．５ｍｍ、４．６ｍｍ、４．７ｍｍ、４．８ｍｍ、４．９ｍｍ、５ｍｍ、５．１ｍｍ、５．２ｍｍ、５．３ｍｍ、５．４ｍｍ、５．５ｍｍ、５．６ｍｍ、５．７ｍｍ、５．８ｍｍ、５．９ｍｍ、６ｍｍ、６．１ｍｍ、６．２ｍｍ、６．３ｍｍ、６．４ｍｍ、６．５ｍｍ、６．６ｍｍ、６．７ｍｍ、６．８ｍｍ、６．９ｍｍ、７ｍｍ、７．１ｍｍ、７．２ｍｍ、７．３ｍｍ、７．４ｍｍ、７．５ｍｍ、７．６ｍｍ、７．７ｍｍ、７．８ｍｍ、７．９ｍｍ、８ｍｍ、８．１ｍｍ、８．２ｍｍ、８．３ｍｍ、８．４ｍｍ、８．５ｍｍ、８．６ｍｍ、８．７ｍｍ、８．８ｍｍ、８．９ｍｍ、９ｍｍ、９．１ｍｍ、９．２ｍｍ、９．３ｍｍ、９．４ｍｍ、９．５ｍｍ、９．６ｍｍ、９．７ｍｍ、９．８ｍｍ、９．９ｍｍ、１ｃｍ、１．５ｃｍ、または２ｃｍの直径を有する。
【０１８２】
１つの実施形態によれば、液滴はガスフロー中に分散され、ガスとしては、下記が挙げられるが、それらに限定されない：空気、窒素、アルゴン、二水素、二酸素、ヘリウム、二酸化炭素、一酸化炭素、ＮＯ、ＮＯ２、Ｎ２Ｏ、Ｆ２、Ｃｌ２、Ｈ２Ｓｅ、ＣＨ４、ＰＨ３、ＮＨ３、ＳＯ２、Ｈ２Ｓまたはそれらの混合物。
【０１８３】
１つの実施形態によれば、ガスフローは０．０１〜１×１０１０ｃｍ３／ｓの範囲の速度を有する。
【０１８４】
１つの実施形態によれば、ガスフローは、少なくとも０．０１ｃｍ３／ｓ、０．０２ｃｍ３／ｓ、０．０３ｃｍ３／ｓ、０．０４ｃｍ３／ｓ、０．０５ｃｍ３／ｓ、０．０６ｃｍ３／ｓ、０．０７ｃｍ３／ｓ、０．０８ｃｍ３／ｓ、０．０９ｃｍ３／ｓ、０．１ｃｍ３／ｓ、０．１５ｃｍ３／ｓ、０．２５ｃｍ３／ｓ、０．３ｃｍ３／ｓ、０．３５ｃｍ３／ｓ、０．４ｃｍ３／ｓ、０．４５ｃｍ３／ｓ、０．５ｃｍ３／ｓ、０．５５ｃｍ３／ｓ、０．６ｃｍ３／ｓ、０．６５ｃｍ３／ｓ、０．７ｃｍ３／ｓ、０．７５ｃｍ３／ｓ、０．８ｃｍ３／ｓ、０．８５ｃｍ３／ｓ、０．９ｃｍ３／ｓ、０．９５ｃｍ３／ｓ、１ｃｍ３／ｓ、１．５ｃｍ３／ｓ、２ｃｍ３／ｓ、２．５ｃｍ３／ｓ、３ｃｍ３／ｓ、３．５ｃｍ３／ｓ、４ｃｍ３／ｓ、４．５ｃｍ３／ｓ、５ｃｍ３／ｓ、５．５ｃｍ３／ｓ、６ｃｍ３／ｓ、６．５ｃｍ３／ｓ、７ｃｍ３／ｓ、７．５ｃｍ３／ｓ、８ｃｍ３／ｓ、８．５ｃｍ３／ｓ、９ｃｍ３／ｓ、９．５ｃｍ３／ｓ、１０ｃｍ３／ｓ、１５ｃｍ３／ｓ、２０ｃｍ３／ｓ、２５ｃｍ３／ｓ、３０ｃｍ３／ｓ、３５ｃｍ３／ｓ、４０ｃｍ３／ｓ、４５ｃｍ３／ｓ、５０ｃｍ３／ｓ、５５ｃｍ３／ｓ、６０ｃｍ３／ｓ、６５ｃｍ３／ｓ、７０ｃｍ３／ｓ、７５ｃｍ３／ｓ、８０ｃｍ３／ｓ、８５ｃｍ３／ｓ、９０ｃｍ３／ｓ、９５ｃｍ３／ｓ、１００ｃｍ３／ｓ、５×１０２ｃｍ３／ｓ、１×１０３ｃｍ３／ｓ、５×１０３ｃｍ３／ｓ、１×１０４ｃｍ３／ｓ、５×１０４ｃｍ３／ｓ、１×１０５ｃｍ３／ｓ、５×１０５ｃｍ３／ｓ、または１×１０６ｃｍ３／ｓの速度を有する。
【０１８５】
１つの実施形態によれば、ガス入口圧力は少なくとも０、０．５、１、１．５、２、２．５、３、３．５、４、４．５、５、５．５、６、６．５、７、７．５、８、８．５、９、９．５、または１０ｂａｒである。
【０１８６】
１つの実施形態によれば、液滴は前記液滴から溶媒を蒸発させるのに十分な温度で加熱される。
【０１８７】
１つの実施形態によれば、液滴は少なくとも０℃、１０℃、１５℃、２０℃、２５℃、５０℃、１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、または１４００℃で加熱される。
【０１８８】
１つの実施形態によれば、液滴は０℃、１０℃、１５℃、２０℃、２５℃、５０℃、１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、または１４００℃未満で加熱される。
【０１８９】
１つの実施形態によれば、液滴は少なくとも０℃、２５℃、５０℃、１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、または１４００℃で乾燥される。
【０１９０】
１つの実施形態によれば、液滴は０℃、２５℃、５０℃、１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、または１４００℃未満で乾燥される。
【０１９１】
１つの実施形態によれば、液滴は乾燥されない。
【０１９２】
１つの実施形態によれば、加熱工程の時間は少なくとも０．００１秒、０．００２秒、０．００３秒、０．００４秒、０．００５秒、０．００６秒、０．００７秒、０．００８秒、０．００９秒、０．０１秒、０．０２秒、０．０３秒、０．０４秒、０．０５秒、０．０６秒、０．０７秒、０．０８秒、０．０９秒、０．１秒、０．２秒、０．３秒、０．４秒、０．５秒、１秒、１．５秒、２秒、２．５秒、３秒、３．５秒、４秒、４．５秒、５秒、５．５秒、６秒、６．５秒、７秒、７．５秒、８秒、８．５秒、９秒、９．５秒、１０秒、１０．５秒、１１秒、１１．５秒、１２秒、１２．５秒、１３秒、１３．５秒、１４秒、１４．５秒、１５秒、１５．５秒、１６秒、１６．５秒、１７秒、１７．５秒、１８秒、１８．５秒、１９秒、１９．５秒、２０秒、２１秒、２２秒、２３秒、２４秒、２５秒、２６秒、２７秒、２８秒、２９秒、３０秒、３１秒、３２秒、３３秒、３４秒、３５秒、３６秒、３７秒、３８秒、３９秒、４０秒、４１秒、４２秒、４３秒、４４秒、４５秒、４６秒、４７秒、４８秒、４９秒、５０秒、５１秒、５２秒、５３秒、５４秒、５５秒、５６秒、５７秒、５８秒、５９秒、または６０秒である。
【０１９３】
１つの実施形態によれば、液滴は炎を使用して加熱される。
【０１９４】
１つの実施形態によれば、液滴はヒートガンを使用して加熱される。
【０１９５】
１つの実施形態によれば、加熱工程は管状炉において起こる。
【０１９６】
１つの実施形態によれば、粒子１は加熱温度より低い温度で冷却される。
【０１９７】
１つの実施形態によれば、粒子１は少なくとも−２００℃、−１８０℃、−１６０℃、−１４０℃、−１２０℃、−１００℃、−８０℃、−６０℃、−４０℃、−２０℃、０℃、２０℃、４０℃、６０℃、８０℃、または１００℃の温度で冷却される。
【０１９８】
１つの実施形態によれば、冷却工程は迅速（ｆａｃｔ）であり、冷却工程の時間は少なくとも０．１℃／ｓ、１℃／ｓ、１０℃／ｓｅｃ、５０℃／ｓｅｃ、１００℃／ｓｅｃ、１５０℃／ｓｅｃ、２００℃／ｓｅｃ、２５０℃／ｓｅｃ、３００℃／ｓｅｃ、３５０℃／ｓｅｃ、４００℃／ｓｅｃ、４５０℃／ｓｅｃ、５００℃／ｓｅｃ、５５０℃／ｓｅｃ、６００℃／ｓｅｃ、６５０℃／ｓｅｃ、７００℃／ｓｅｃ、７５０℃／ｓｅｃ、８００℃／ｓｅｃ、８５０℃／ｓｅｃ、９００℃／ｓｅｃ、９５０℃／ｓｅｃ、または１０００℃／ｓｅｃである。
【０１９９】
１つの実施形態によれば、粒子１はそれらのサイズによって分離されず、１ｎｍ〜３００μｍの範囲の細孔サイズを有する特有のメンブランフィルタを使用して収集される。
【０２００】
１つの実施形態によれば、粒子１はそれらのサイズによって分離されず、１ｎｍ〜３００μｍの範囲の細孔サイズを有する少なくとも２つのメンブランフィルタを使用して収集される。
【０２０１】
１つの実施形態によれば、粒子１は、１ｎｍ〜３００μｍの範囲の異なる細孔サイズを有する少なくとも２つの連続するメンブランフィルタを用いて、それらのサイズによって分離され、収集される。
【０２０２】
１つの実施形態によれば、メンブランフィルタとしては、下記が挙げられるが、それらに限定されない：疎水性ポリテトラフルオロエチレン、親水性ポリテトラフルオロエチレン、ポリエーテルスルホン、ナイロン、セルロース、ガラス繊維、ポリカーボネート、ポリプロピレン、ポリ塩化ビニル、ポリフッ化ビニリデン、銀、ポリオレフィン、ポリプロピレンプリフィルタ、またはそれらの混合物。
【０２０３】
１つの実施形態によれば、粒子１は、メンブランフィルタをスクラビングすることにより、メンブランフィルタから粉末として収集される。
【０２０４】
１つの実施形態によれば、粒子１はメンブランフィルタとして使用されるコンベヤーベルト上で粉末として収集される。この実施形態では、前記コンベヤーベルトは、方法中、前記コンベヤーベルトをスクラビングすることにより連続して粉末を収集するように作動される。
【０２０５】
１つの実施形態によれば、メンブランフィルタとして使用されるコンベヤーベルトは
１ｎｍ〜３００μｍの範囲の細孔サイズを有する。
【０２０６】
１つの実施形態によれば、粒子１は、有機溶媒中で前記メンブランフィルタを超音波処理することにより、メンブランフィルタから収集される。
【０２０７】
１つの実施形態によれば、粒子１は、水性溶媒中で前記メンブランフィルタを超音波処理することにより、メンブランフィルタから収集される。
【０２０８】
１つの実施形態によれば、粒子１は、極性溶媒中で前記メンブランフィルタを超音波処理することにより、メンブランフィルタから収集される。
【０２０９】
１つの実施形態によれば、粒子１は、無極性溶媒中で前記メンブランフィルタを超音波処理することにより、メンブランフィルタから収集される。
【０２１０】
１つの実施形態によれば、粒子１はそれらのサイズによって分離され、収集される。
【０２１１】
１つの実施形態によれば、粒子１はそれらの充填量によって分離され、収集される。
【０２１２】
１つの実施形態によれば、粒子１はそれらの充てん率によって分離され、収集される。
【０２１３】
１つの実施形態によれば、粒子１はそれらの化学組成によって分離され、収集される。
【０２１４】
１つの実施形態によれば、粒子１はそれらの特異的性質によって分離され、収集される。
【０２１５】
１つの実施形態によれば、粒子１は、温度誘導分離、または磁気誘導分離を使用して、それらのサイズによって分離され、収集される。
【０２１６】
１つの実施形態によれば、粒子１は、静電集塵装置を使用して、それらのサイズによって分離され、収集される。
【０２１７】
１つの実施形態によれば、粒子１は、音波または重力集塵装置を使用して、それらのサイズによって分離され、収集される。
【０２１８】
１つの実施形態によれば、粒子１は、サイクロン分離を使用することにより、それらのサイズによって分離される。
【０２１９】
１つの実施形態によれば、粒子１はらせん状チューブにおいて収集される。この実施形態では、粒子１は前記チューブの内壁に堆積し、次いで、粒子１は、有機または水性溶媒を前記チューブ中に導入することにより回収することができる。
【０２２０】
１つの実施形態によれば、粒子１はカリウムイオンを含む水溶液中で収集される。
【０２２１】
１つの実施形態によれば、粒子１は水溶液中で収集される。
【０２２２】
１つの実施形態によれば、粒子１は有機溶液中で収集される。
【０２２３】
１つの実施形態によれば、粒子１は極性溶媒中で収集される。
【０２２４】
１つの実施形態によれば、粒子１は無極性溶媒中で収集される。
【０２２５】
１つの実施形態によれば、粒子１は、例えばシリカ、石英、ケイ素、金、銅、Ａｌ２Ｏ３、ＺｎＯ、ＳｎＯ２、ＭｇＯ、ＧａＮ、ＧａＳｂ、ＧａＡｓ、ＧａＡｓＰ、ＧａＰ、ＩｎＰ、ＳｉＧｅ、ＩｎＧａＮ、ＧａＡｌＮ、ＧａＡｌＰＮ、ＡｌＮ、ＡｌＧａＡｓ、ＡｌＧａＰ、ＡｌＧａＩｎＰ、ＡｌＧａＮ、ＡｌＧａＩｎＮ、ＺｎＳｅ、Ｓｉ、ＳｉＣ、ダイヤモンド、または窒化ホウ素などの材料を含む支持体上で収集される。
【０２２６】
１つの実施形態では、支持体は反射性である。
【０２２７】
１つの実施形態では、支持体は、例えばアルミニウムまたは銀のような金属、ガラス、ポリマーなどの光の反射を可能にする材料を含む。
【０２２８】
１つの実施形態では、支持体は熱伝導性である。
【０２２９】
１つの実施形態によれば、支持体は標準条件で、０．５〜４５０Ｗ／（ｍ．Ｋ）、好ましくは１〜２００Ｗ／（ｍ．Ｋ）、より好ましくは１０〜１５０Ｗ／（ｍ．Ｋ）の範囲の熱伝導率を有する。
【０２３０】
１つの実施形態によれば、支持体は標準条件で、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１Ｗ／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、または４５０Ｗ／（ｍ．Ｋ）の熱伝導率を有する。
【０２３１】
１つの実施形態によれば、基材はＡｕ、Ａｇ、Ｐｔ、Ｒｕ、Ｎｉ、Ｃｏ、Ｃｒ、Ｃｕ、Ｓｎ、ＲｈＰｄ、Ｍｎ、Ｔｉまたはそれらの混合物を含む。
【０２３２】
１つの実施形態によれば、基材は下記を含む：酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それら混合酸化物またはそれらの混合物。
【０２３３】
１つの実施形態では、支持体は基材、ＬＥＤ、ＬＥＤアレイ、器、チューブまたは容器とすることができる。好ましくは、支持体は２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、または４００ｎｍ〜４７０ｎｍの波長で光学的に透明である。
【０２３４】
１つの実施形態によれば、粒子１はＨｅ、Ｎｅ、Ａｒ、Ｋｒ、ＸｅまたはＮ２などの不活性ガス中に懸濁される。
【０２３５】
１つの実施形態によれば、粒子１は機能化支持体上に収集される。
【０２３６】
１つの実施形態によれば、機能化支持体は特異結合成分で機能化され、ここで、前記特異結合成分としては、下記が挙げられるが、それらに限定されない：抗原、ステロイド、ビタミン、薬物、ハプテン、代謝産物、毒素、環境汚染物質、アミノ酸、ペプチド、タンパク質、抗体、多糖、ヌクレオチド、ヌクレオシド、オリゴヌクレオチド、ソラレン、ホルモン、核酸、核酸ポリマー、炭水化物、脂質、リン脂質、リポタンパク質、リポ多糖、リポソーム、親油性ポリマー、合成ポリマー、ポリマー微小粒子、生物細胞、ウイルスおよびそれらの組み合わせ。好ましいペプチドとしては下記が挙げられるが、それらに限定されない：神経ペプチド、サイトカイン、毒素、プロテアーゼ基質、およびプロテインキナーゼ基質。好ましいタンパク質コンジュゲートとしては、酵素、抗体、レクチン、糖タンパク質、ヒストン、アルブミン、リポタンパク質、アビジン、ストレプトアビジン、プロテインＡ、プロテインＧ、フィコビリンタンパク質および他の蛍光タンパク質、ホルモン、毒素および成長因子が挙げられる。好ましい核酸ポリマーは一本鎖または複数鎖、天然または合成ＤＮＡまたはＲＮＡオリゴヌクレオチド、またはＤＮＡ／ＲＮＡハイブリッドであり、またはモルホリン誘導体化リン化物などの異常なリンカー、またはペプチド核酸、例えばＮ−（２−アミノエチル）グリシン単位を組み込み、ここで、核酸は５０未満のヌクレオチド、より典型的には２５未満のヌクレオチドを含む。機能化支持体の機能化は、当技術分野で知られている技術を使用して実施することができる。
【０２３７】
１つの実施形態によれば、粒子１は水中に分散される。
【０２３８】
１つの実施形態によれば、粒子１は有機溶媒中に分散され、前記有機溶媒としては、下記が挙げられるが、それらに限定されない：ペンタン、ヘキサン、ヘプタン、オクタン、デカン、ドデカン、トルエン、テトラヒドロフラン、クロロホルム、アセトン、酢酸、ｎ−メチルホルムアミド、ｎ，ｎ−ジメチルホルムアミド、ジメチルスルホキシド、オクタデセン、スクアレン、アミン、例えば、例としてトリ−ｎ−オクチルアミン、１，３−ジアミノプロパン、オレイルアミン、ヘキサデシルアミン、オクタデシルアミン、スクアレン、アルコール、例えば、例としてエタノール、メタノール、イソプロパノール、１−ブタノール、１−ヘキサノール、１−デカノール、プロパン−２−オール、エタンジオール、１，２−プロパンジオールまたはそれらの混合物。
【０２３９】
１つの実施形態によれば、粒子１は溶液中で超音波処理される。この実施形態は前記粒子１の溶液中での分散を可能にする。
【０２４０】
１つの実施形態によれば、粒子１は、以上で記載される少なくとも１つの界面活性剤を含む溶液中に分散される。この実施形態は溶液中での前記粒子１の凝集を防止する。
【０２４１】
１つの実施形態によれば、複数のナノ粒子３を含む少なくとも１つのコロイド懸濁液は、少なくとも０．００１重量％、０．００２重量％、０．００３重量％、０．００４重量％、０．００５重量％、０．００６重量％、０．００７重量％、０．００８重量％、０．００９重量％、０．０１重量％、０．０２重量％、０．０３重量％、０．０４重量％、０．０５重量％、０．１重量％、０．１５重量％、０．２重量％、０．２５重量％、０．３重量％、０．３５重量％、０．４重量％、０．４５重量％、０．５重量％、０．５５重量％、０．６重量％、０．６５重量％、０．７重量％、０．７５重量％、０．８重量％、０．８５重量％、０．９重量％、０．９５重量％、１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％、４６重量％、４７重量％、４８重量％、４９重量％、５０重量％、５１重量％、５２重量％、５３重量％、５４重量％、５５重量％、５６重量％、５７重量％、５８重量％、５９重量％、６０重量％、６１重量％、６２重量％、６３重量％、６４重量％、６５重量％、６６重量％、６７重量％、６８重量％、６９重量％、７０重量％、７１重量％、７２重量％、７３重量％、７４重量％、７５重量％、７６重量％、７７重量％、７８重量％、７９重量％、８０重量％、８１重量％、８２重量％、８３重量％、８４重量％、８５重量％、８６重量％、８７重量％、８８重量％、８９重量％、９０重量％、または９５重量％の前記ナノ粒子３の濃度を有する。
【０２４２】
１つの実施形態によれば、ナノ粒子３は方法中インサイチューで粒子１において合成されない。
【０２４３】
１つの実施形態によれば、粒子１は無機材料２中に封入された複数のナノ粒子３を含む（図１に示される）。
【０２４４】
１つの実施形態によれば、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素により構成される群から選択される少なくとも１つの元素の少なくとも１つの前駆体は無機材料２のための前駆体である。
【０２４５】
１つの実施形態によれば、無機材料２は、様々な条件下で物理的にかつ化学的に安定である。この実施形態では、無機材料２は粒子１が供される条件に耐えるのに十分頑強である。
【０２４６】
１つの実施形態によれば、無機材料２は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年の間、物理的にかつ化学的に安定である。この実施形態では、無機材料２は粒子１が供される条件に耐えるのに十分頑強である。
【０２４７】
１つの実施形態によれば、無機材料２は、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年の間、物理的にかつ化学的に安定である。この実施形態では、無機材料２は粒子１が供される条件に耐えるのに十分頑強である。
【０２４８】
１つの実施形態によれば、無機材料２は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年の間、物理的にかつ化学的に安定である。この実施形態では、無機材料２は粒子１が供される条件に耐えるのに十分頑強である。
【０２４９】
１つの実施形態によれば、無機材料２は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年の間、物理的にかつ化学的に安定である。この実施形態では、無機材料２は粒子１が供される条件に耐えるのに十分頑強である。
【０２５０】
１つの実施形態によれば、無機材料２は、０％、１０％、２０％、３０％、４０％、５０％、５５％、６０％、６５％、７０％、７５％、８０％、８５％、９０％、９５％、または９９％の湿度下で、および０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年の間、物理的にかつ化学的に安定である。この実施形態では、無機材料２は粒子１が供される条件に耐えるのに十分頑強である。
【０２５１】
１つの実施形態によれば、無機材料２は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年の間、物理的にかつ化学的に安定である。この実施形態では、無機材料２は粒子１が供される条件に耐えるのに十分頑強である。
【０２５２】
１つの実施形態によれば、無機材料２はナノ粒子３の酸化に対する障壁として作用する。
【０２５３】
１つの実施形態によれば、無機材料２は酸性条件下、すなわち７以下のｐＨで安定である。この実施形態では、無機材料２は酸性条件に耐えるのに十分頑強であり、粒子１の特性は前記条件下で保存されることが意味される。
【０２５４】
１つの実施形態によれば、無機材料２は塩基性条件下、すなわち７を超えるｐＨで安定である。この実施形態では、無機材料２は塩基性条件に耐えるのに十分頑強であり、粒子１の特性は前記条件下で保存されることが意味される。
【０２５５】
１つの実施形態によれば、無機材料２は熱伝導性である。
【０２５６】
１つの実施形態によれば、無機材料２は標準条件で、０．１〜４５０Ｗ／（ｍ．Ｋ）、好ましくは１〜２００Ｗ／（ｍ．Ｋ）、より好ましくは１０〜１５０Ｗ／（ｍ．Ｋ）の範囲の熱伝導率を有する。
【０２５７】
１つの実施形態によれば、無機材料２は標準条件で、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１Ｗ／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、または４５０Ｗ／（ｍ．Ｋ）の熱伝導率を有する。
【０２５８】
１つの実施形態によれば、無機材料２の熱伝導率は、例えば、定常状態法または過渡法により測定され得る。
【０２５９】
１つの実施形態によれば、無機材料２は熱伝導性ではない。
【０２６０】
１つの実施形態によれば、無機材料２は耐火性材料を含む。
【０２６１】
１つの実施形態によれば、無機材料２は耐火性材料を含まない。
【０２６２】
１つの実施形態によれば、無機材料２は電気絶縁体である。この実施形態では、無機材料２に封入された蛍光ナノ粒子についての蛍光特性の消光は、それが電子伝達によるものである場合防止される。この実施形態では、粒子１は、無機材料２に封入されたナノ粒子３と同じ特性を示す電気絶縁体材料として使用され得る。
【０２６３】
１つの実施形態によれば、無機材料２は導電性である。この実施形態は光起電力技術またはＬＥＤにおける粒子１の適用に特に有利である。
【０２６４】
１つの実施形態によれば、無機材料２は標準条件で、１×１０−２０〜１０７Ｓ／ｍ、好ましくは１×１０−１５〜５Ｓ／ｍ、より好ましくは１×１０−７〜１Ｓ／ｍの範囲の導電率を有する。
【０２６５】
１つの実施形態によれば、無機材料２は、標準条件で、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、または１０７Ｓ／ｍの導電率を有する。
【０２６６】
１つの実施形態によれば、無機材料２の導電率は、例えばインピーダンス分光計を用いて測定され得る。
【０２６７】
１つの実施形態によれば、無機材料２は３ｅＶ以上のバンドギャップを有する。
【０２６８】
３ｅＶ以上のバンドギャップを有すると、無機材料２はＵＶおよび青色光に対して光学的に透明である。
【０２６９】
１つの実施形態によれば、無機材料２は少なくとも３．０ｅＶ、３．１ｅＶ、３．２ｅＶ、３．３ｅＶ、３．４ｅＶ、３．５ｅＶ、３．６ｅＶ、３．７ｅＶ、３．８ｅＶ、３．９ｅＶ、４．０ｅＶ、４．１ｅＶ、４．２ｅＶ、４．３ｅＶ、４．４ｅＶ、４．５ｅＶ、４．６ｅＶ、４．７ｅＶ、４．８ｅＶ、４．９ｅＶ、５．０ｅＶ、５．１ｅＶ、５．２ｅＶ、５．３ｅＶ、５．４ｅＶまたは５．５ｅＶのバンドギャップを有する。
【０２７０】
１つの実施形態によれば、無機材料２は４６０ｎｍで１５×１０−５以下の消衰係数を有する。
【０２７１】
１つの実施形態では、消衰係数は、吸光度分光法などの吸光度測定技術または当技術分野で知られている任意の他の方法により測定される。
【０２７２】
１つの実施形態では、消衰係数は、試料を通過する光路の長さにより除した吸光度測定値により測定される。
【０２７３】
１つの実施形態によれば、無機材料２はアモルファスである。
【０２７４】
１つの実施形態によれば、無機材料２は結晶である。
【０２７５】
１つの実施形態によれば、無機材料２は全体的に結晶である。
【０２７６】
１つの実施形態によれば、無機材料２は部分的に結晶である。
【０２７７】
１つの実施形態によれば、無機材料２は単結晶である。
【０２７８】
１つの実施形態によれば、無機材料２は多結晶である。この実施形態では、無機材料２は少なくとも１つの結晶粒界を含む。
【０２７９】
１つの実施形態によれば、無機材料２は疎水性である。
【０２８０】
１つの実施形態によれば、無機材料２は親水性である。
【０２８１】
１つの実施形態によれば、無機材料２は多孔性である。
【０２８２】
１つの実施形態によれば、無機材料２は、Ｂｒｕｎａｕｅｒ−Ｅｍｍｅｔｔ−Ｔｅｌｌｅｒ（ＢＥＴ）理論において窒素の吸着−脱着により決定される粒子１により吸着される量が、６５０ｍｍＨｇ、好ましくは７００ｍｍＨｇの窒素圧力で、２０ｃｍ３／ｇ、１５ｃｍ３／ｇ、１０ｃｍ３／ｇ、５ｃｍ３／ｇ超である場合、多孔性と考えられる。
【０２８３】
１つの実施形態によれば、無機材料２の多孔度の組織化は六角形、バーミキュラまたは立方体とすることができる。
【０２８４】
１つの実施形態によれば、無機材料２の組織化多孔度は、少なくとも１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、または５０ｎｍの細孔サイズを有する。
【０２８５】
１つの実施形態によれば、無機材料２は多孔性ではない。
【０２８６】
１つの実施形態によれば、無機材料２は、Ｂｒｕｎａｕｅｒ−Ｅｍｍｅｔｔ−Ｔｅｌｌｅｒ（ＢＥＴ）理論において窒素の吸着−脱着により決定される粒子１により吸着される量が、６５０ｍｍＨｇ、好ましくは７００ｍｍＨｇの窒素圧力で、２０ｃｍ３／ｇ、１５ｃｍ３／ｇ、１０ｃｍ３／ｇ、５ｃｍ３／ｇ未満である場合、非多孔性と考えられる。
。
【０２８７】
１つの実施形態によれば、無機材料２は細孔または空洞を含まない。
【０２８８】
１つの実施形態によれば、無機材料２は透過性である。この実施形態では、無機材料２における外側の分子種、ガスまたは液体の透過が可能である。
【０２８９】
１つの実施形態によれば、透過性無機材料２は、１０−２０ｃｍ２、１０−１９ｃｍ２、１０−１８ｃｍ２、１０−１７ｃｍ２、１０−１６ｃｍ２、１０−１５ｃｍ２、１０−１４ｃｍ２、１０−１３ｃｍ２、１０−１２ｃｍ２、１０−１１ｃｍ２、１０−１０ｃｍ２、１０−９ｃｍ２、１０−８ｃｍ２、１０−７ｃｍ２、１０−６ｃｍ２、１０−５ｃｍ２、１０−４ｃｍ２、または１０−３ｃｍ２以上の流体に対する固有透過性を有する。
【０２９０】
１つの実施形態によれば、無機材料２は外側の分子種、ガスまたは液体に対して不透過性である。この実施形態では、無機材料２は、分子酸素、オゾン、水および／または高温に起因するナノ粒子３の化学的および物理的性質の低下を制限または防止する。
【０２９１】
１つの実施形態によれば、不透過性無機材料２は、１０−１１ｃｍ２、１０−１２ｃｍ２、１０−１３ｃｍ２、１０−１４ｃｍ２、１０−１５ｃｍ２、１０−１６ｃｍ２、１０−１７ｃｍ２、１０−１８ｃｍ２、１０−１９ｃｍ２、または１０−２０ｃｍ２以下の流体に対する固有透過性を有する。
【０２９２】
１つの実施形態によれば、無機材料２は外側の分子種または流体（液体またはガス）の前記無機材料２中への拡散を制限または防止する。
【０２９３】
１つの実施形態によれば、ナノ粒子３の特異的性質は、粒子１における封入後保存される。
【０２９４】
１つの実施形態によれば、ナノ粒子３のフォトルミネセンスは、粒子１における封入後保存される。
【０２９５】
１つの実施形態によれば、無機材料２は１〜１０の範囲の密度を有し、好ましくは無機材料２は３〜１０ｇ／ｃｍ３の範囲の密度を有する。
【０２９６】
１つの実施形態によれば、無機材料２は光学的に透明であり、すなわち無機材料２は２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、または４００ｎｍ〜４７０ｎｍの波長で透明である。この実施形態では、無機材料２は、全ての入射光は吸収せず、ナノ粒子３が入射光を全て吸収することが可能となり、および／または無機材料２はナノ粒子３により出射される光を吸収せず、前記出射された光が無機材料２を通して伝送されることが可能になる。
【０２９７】
１つの実施形態によれば、無機材料２は光学的に透明ではなく、すなわち無機材料２は２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、または４００ｎｍ〜４７０ｎｍの波長の光を吸収する。この実施形態では、無機材料２は入射光の一部を吸収し、ナノ粒子３が入射光の一部のみを吸収することが可能になり、および／または無機材料２はナノ粒子３により出射された光の一部を吸収し、前記出射された光が無機材料２を通して部分的に伝送されることが可能になる。
【０２９８】
１つの実施形態によれば、無機材料２は入射光の少なくとも５％、１０％、１５％、２０％、２５％、３０％、３５％、４０％、４５％、５０％、５５％、６０％、６５％、７０％、７５％、８０％、８５％、９０％、９５％、または１００％を伝送する。
【０２９９】
１つの実施形態によれば、無機材料２は入射光の一部を伝送し、少なくとも１つの二次光を出射する。この実施形態では、得られた光は残りの伝送される入射光の組み合わせである。
【０３００】
１つの実施形態によれば、無機材料２は、５０μｍ、４０μｍ、３０μｍ、２０μｍ、１０μｍ、１μｍ、９５０ｎｍ、９００ｎｍ、８５０ｎｍ、８００ｎｍ、７５０ｎｍ、７００ｎｍ、６５０ｎｍ、６００ｎｍ、５５０ｎｍ、５００ｎｍ、４５０ｎｍ、４００ｎｍ、３５０ｎｍ、３００ｎｍ、２５０ｎｍより低い、または２００ｎｍより低い波長を有する入射光を吸収する。
【０３０１】
１つの実施形態によれば、無機材料２は４６０ｎｍより低い波長を有する入射光を吸収する。
【０３０２】
１つの実施形態によれば、無機材料２は４６０ｎｍで、１×１０−５、１．１×１０−５、１．２×１０−５、１．３×１０−５、１．４×１０−５、１．５×１０−５、１．６×１０−５、１．７×１０−５、１．８×１０−５、１．９×１０−５、２×１０−５、３×１０−５、４×１０−５、５×１０−５、６×１０−５、７×１０−５、８×１０−５、９×１０−５、１０×１０−５、１１×１０−５、１２×１０−５、１３×１０−５、１４×１０−５、１５×１０−５、１６×１０−５、１７×１０−５、１８×１０−５、１９×１０−５、２０×１０−５、２１×１０−５、２２×１０−５、２３×１０−５、２４×１０−５、または２５×１０−５以下の消衰係数を有する。
【０３０３】
１つの実施形態によれば、無機材料２は４６０ｎｍで、１×１０−２ｃｍ−１、１×１０−１ｃｍ−１、０．５×１０−１ｃｍ−１、０．１ｃｍ−１、０．２ｃｍ−１、０．３ｃｍ−１、０．４ｃｍ−１、０．５ｃｍ−１、０．６ｃｍ−１、０．７ｃｍ−１、０．８ｃｍ−１、０．９ｃｍ−１、１ｃｍ−１、１．１ｃｍ−１、１．２ｃｍ−１、１．３ｃｍ−１、１．４ｃｍ−１、１．５ｃｍ−１、１．６ｃｍ−１、１．７ｃｍ−１、１．８ｃｍ−１、１．９ｃｍ−１、２．０ｃｍ−１、２．５ｃｍ−１、３．０ｃｍ−１、３．５ｃｍ−１、４．０ｃｍ−１、４．５ｃｍ−１、５．０ｃｍ−１、５．５ｃｍ−１、６．０ｃｍ−１、６．５ｃｍ−１、７．０ｃｍ−１、７．５ｃｍ−１、８．０ｃｍ−１、８．５ｃｍ−１、９．０ｃｍ−１、９．５ｃｍ−１、１０ｃｍ−１、１５ｃｍ−１、２０ｃｍ−１、２５ｃｍ−１、または３０ｃｍ−１以下の減衰係数を有する。
【０３０４】
１つの実施形態によれば、無機材料２は４５０ｎｍで１×１０−２ｃｍ−１、１×１０−１ｃｍ−１、０．５×１０−１ｃｍ−１、０．１ｃｍ−１、０．２ｃｍ−１、０．３ｃｍ−１、０．４ｃｍ−１、０．５ｃｍ−１、０．６ｃｍ−１、０．７ｃｍ−１、０．８ｃｍ−１、０．９ｃｍ−１、１ｃｍ−１、１．１ｃｍ−１、１．２ｃｍ−１、１．３ｃｍ−１、１．４ｃｍ−１、１．５ｃｍ−１、１．６ｃｍ−１、１．７ｃｍ−１、１．８ｃｍ−１、１．９ｃｍ−１、２．０ｃｍ−１、２．５ｃｍ−１、３．０ｃｍ−１、３．５ｃｍ−１、４．０ｃｍ−１、４．５ｃｍ−１、５．０ｃｍ−１、５．５ｃｍ−１、６．０ｃｍ−１、６．５ｃｍ−１、７．０ｃｍ−１、７．５ｃｍ−１、８．０ｃｍ−１、８．５ｃｍ−１、９．０ｃｍ−１、９．５ｃｍ−１、１０ｃｍ−１、１５ｃｍ−１、２０ｃｍ−１、２５ｃｍ−１、または３０ｃｍ−１以下の減衰係数を有する。
【０３０５】
１つの実施形態によれば、無機材料２は４６０ｎｍで、１．１０−３５ｃｍ２、１．１０−３４ｃｍ２、１．１０−３３ｃｍ２、１．１０−３２ｃｍ２、１．１０−３１ｃｍ２、１．１０−３０ｃｍ２、１．１０−２９ｃｍ２、１．１０−２８ｃｍ２、１．１０−２７ｃｍ２、１．１０−２６ｃｍ２、１．１０−２５ｃｍ２、１．１０−２４ｃｍ２、１．１０−２３ｃｍ２、１．１０−２２ｃｍ２、１．１０−２１ｃｍ２、１．１０−２０ｃｍ２、１．１０−１９ｃｍ２、１．１０−１８ｃｍ２、１．１０−１７ｃｍ２、１．１０−１６ｃｍ２、１．１０−１５ｃｍ２、１．１０−１４ｃｍ２、１．１０−１３ｃｍ２、１．１０−１２ｃｍ２、１．１０−１１ｃｍ２、１．１０−１０ｃｍ２、１．１０−９ｃｍ２、１．１０−８ｃｍ２、１．１０−７ｃｍ２、１．１０−６ｃｍ２、１．１０−５ｃｍ２、１．１０−４ｃｍ２、１．１０−３ｃｍ２、１．１０−２ｃｍ２または１．１０−１ｃｍ２以下の光吸収断面積を有する。
【０３０６】
１つの実施形態によれば、無機材料２は有機分子、有機基またはポリマー鎖を含まない。
【０３０７】
１つの実施形態によれば、無機材料２はポリマーを含まない。
【０３０８】
１つの実施形態によれば、無機材料２は無機ポリマーを含む。
【０３０９】
１つの実施形態によれば、無機材料２は、金属、ハロゲン化物、カルコゲナイド、リン化物、硫化物、メタロイド、金属合金、セラミック、例えば、例として酸化物、炭化物、窒化物、ガラス、エナメル、セラミック、石、宝石、顔料、セメントおよび／または無機ポリマーの群において選択される材料から構成される。前記無機材料２は当業者に知られているプロトコルを使用して調製される。
【０３１０】
１つの実施形態によれば、無機材料２は、金属、ハロゲン化物、カルコゲナイド、リン化物、硫化物、メタロイド、金属合金、セラミック、例えば、例として酸化物、炭化物、窒化物、エナメル、セラミック、石、宝石、顔料、および／またはセメントの群において選択される材料から構成される。前記無機材料２は当業者に知られているプロトコルを使用して調製される。
【０３１１】
１つの実施形態によれば、無機材料２は、酸化物材料、半導体材料、ワイドバンドギャップ半導体材料またはそれらの混合物からなる群より選択される。
【０３１２】
１つの実施形態によれば、半導体材料の例としては下記が挙げられるが、それらに限定されない：ＩＩＩ−Ｖ半導体、ＩＩ−ＶＩ半導体、またはそれらの混合物。
【０３１３】
１つの実施形態によれば、ワイドバンドギャップ半導体材料の例としては下記が挙げられるが、それらに限定されない：炭化ケイ素ＳｉＣ、窒化アルミニウムＡｌＮ、窒化ガリウムＧａＮ、窒化ホウ素ＢＮ、またはそれらの混合物。
【０３１４】
１つの実施形態によれば、無機材料２は、ＺｒＯ２／ＳｉＯ２混合物：ＳｉｘＺｒ１−ｘＯ２（式中０≦ｘ≦１）を含み、またはこれから構成される。この実施形態では、第１の無機材料２は、０〜１４の範囲のｐＨに抵抗することができる。これにより、ナノ粒子３のより良好な保護が可能になる。
【０３１５】
１つの実施形態によれば、無機材料２はＳｉ０．８Ｚｒ０．２Ｏ２を含み、またはこれから構成される。
【０３１６】
１つの実施形態によれば、無機材料２は混合物：ＳｉｘＺｒ１−ｘＯｚを含み、またはこれから構成され、式中、０＜ｘ≦１および０＜ｚ≦３である。
【０３１７】
１つの実施形態によれば、無機材料２はａＨｆＯ２／ＳｉＯ２混合物：ＳｉｘＨｆ１−ｘＯ２を含み、またはこれから構成され、式中、０＜ｘ≦１および０＜ｚ≦３である。
【０３１８】
１つの実施形態によれば、無機材料２はＳｉ０．８Ｈｆ０．２Ｏ２を含み、またはこれから構成される。
【０３１９】
１つの実施形態によれば、カルコゲナイドは、Ｏ、Ｓ、Ｓｅ、Ｔｅ、Ｐｏの群において選択される少なくとも１つのカルコゲンアニオン、および少なくとも１つ以上の陽性元素からなる化学化合物である。
【０３２０】
１つの実施形態によれば、金属無機材料２は金、銀、銅、バナジウム、白金、パラジウム、ルテニウム、レニウム、イットリウム、水銀、カドミウム、オスミウム、クロム、タンタル、マンガン、亜鉛、ジルコニウム、ニオブ、モリブデン、ロジウム、タングステン、イリジウム、ニッケル、鉄、またはコバルトの群において選択される。
【０３２１】
１つの実施形態によれば、炭化物無機材料２の例としては下記が挙げられるが、それらに限定されず：ＳｉＣ、ＷＣ、ＢＣ、ＭｏＣ、ＴｉＣ、Ａｌ４Ｃ３、ＬａＣ２、ＦｅＣ、ＣｏＣ、ＨｆＣ、ＳｉｘＣｙ、ＷｘＣｙ、ＢｘＣｙ、ＭｏｘＣｙ、ＴｉｘＣｙ、ＡｌｘＣｙ、ＬａｘＣｙ、ＦｅｘＣｙ、ＣｏｘＣｙ、ＨｆｘＣｙ、またはそれらの混合物；ｘおよびｙは同時に０であることはなく、かつｘ≠０である条件で、ｘおよびｙは独立して０〜５の１０進数である。
【０３２２】
１つの実施形態によれば、酸化物無機材料２の例としては下記が挙げられるが、それらに限定されない：ＳｉＯ２、Ａｌ２Ｏ３、ＴｉＯ２、ＺｒＯ２、ＺｎＯ、ＭｇＯ、ＳｎＯ２、Ｎｂ２Ｏ５、ＣｅＯ２、ＢｅＯ、ＩｒＯ２、ＣａＯ、Ｓｃ２Ｏ３、ＮｉＯ、Ｎａ２Ｏ、ＢａＯ、Ｋ２Ｏ、ＰｂＯ、Ａｇ２Ｏ、Ｖ２Ｏ５、ＴｅＯ２、ＭｎＯ、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、ＧｅＯ２、Ａｓ２Ｏ３、Ｆｅ２Ｏ３、Ｆｅ３Ｏ４、Ｔａ２Ｏ５、Ｌｉ２Ｏ、ＳｒＯ、Ｙ２Ｏ３、ＨｆＯ２、ＷＯ２、ＭｏＯ２、Ｃｒ２Ｏ３、Ｔｃ２Ｏ７、ＲｅＯ２、ＲｕＯ２、Ｃｏ３Ｏ４、ＯｓＯ、ＲｈＯ２、Ｒｈ２Ｏ３、ＰｔＯ、ＰｄＯ、ＣｕＯ、Ｃｕ２Ｏ、ＣｄＯ、ＨｇＯ、Ｔｌ２Ｏ、Ｇａ２Ｏ３、Ｉｎ２Ｏ３、Ｂｉ２Ｏ３、Ｓｂ２Ｏ３、ＰｏＯ２、ＳｅＯ２、Ｃｓ２Ｏ、Ｌａ２Ｏ３、Ｐｒ６Ｏ１１、Ｎｄ２Ｏ３、Ｌａ２Ｏ３、Ｓｍ２Ｏ３、Ｅｕ２Ｏ３、Ｔｂ４Ｏ７、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｇｄ２Ｏ３、またはそれらの混合物。
【０３２３】
１つの実施形態によれば、酸化物無機材料２の例としては下記が挙げられるが、それらに限定されない：酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、ジスプロシウム酸化物、酸化エルビウム、酸化ホルミウム、酸化ツリウム、酸化イッテルビウム、酸化ルテチウム、酸化ガドリニウム、混合酸化物、それら混合酸化物またはそれらの混合物。
【０３２４】
１つの実施形態によれば、窒化物無機材料２の例としては下記が挙げられるが、それらに限定されず：ＴｉＮ、Ｓｉ３Ｎ４、ＭｏＮ、ＶＮ、ＴａＮ、Ｚｒ３Ｎ４、ＨｆＮ、ＦｅＮ、ＮｂＮ、ＧａＮ、ＣｒＮ、ＡｌＮ、ＩｎＮ、ＴｉｘＮｙ、ＳｉｘＮｙ、ＭｏｘＮｙ、ＶｘＮｙ、ＴａｘＮｙ、ＺｒｘＮｙ、ＨｆｘＮｙ、ＦｅｘＮｙ、ＮｂｘＮｙ、ＧａｘＮｙ、ＣｒｘＮｙ、ＡｌｘＮｙ、ＩｎｘＮｙ、またはそれらの混合物；ｘおよびｙは同時に０であることはなく、かつｘ≠０である条件で、ｘおよびｙは独立して０〜５の１０進数である。
【０３２５】
１つの実施形態によれば、硫化物無機材料２の例としては下記が挙げられるが、それらに限定されず：ＳｉｙＳｘ、ＡｌｙＳｘ、ＴｉｙＳｘ、ＺｒｙＳｘ、ＺｎｙＳｘ、ＭｇｙＳｘ、ＳｎｙＳｘ、ＮｂｙＳｘ、ＣｅｙＳｘ、ＢｅｙＳｘ、ＩｒｙＳｘ、ＣａｙＳｘ、ＳｃｙＳｘ、ＮｉｙＳｘ、ＮａｙＳｘ、ＢａｙＳｘ、ＫｙＳｘ、ＰｂｙＳｘ、ＡｇｙＳｘ、ＶｙＳｘ、ＴｅｙＳｘ、ＭｎｙＳｘ、ＢｙＳｘ、ＰｙＳｘ、ＧｅｙＳｘ、ＡｓｙＳｘ、ＦｅｙＳｘ、ＴａｙＳｘ、ＬｉｙＳｘ、ＳｒｙＳｘ、ＹｙＳｘ、ＨｆｙＳｘ、ＷｙＳｘ、ＭｏｙＳｘ、ＣｒｙＳｘ、ＴｃｙＳｘ、ＲｅｙＳｘ、ＲｕｙＳｘ、ＣｏｙＳｘ、ＯｓｙＳｘ、ＲｈｙＳｘ、ＰｔｙＳｘ、ＰｄｙＳｘ、ＣｕｙＳｘ、ＡｕｙＳｘ、ＣｄｙＳｘ、ＨｇｙＳｘ、ＴｌｙＳｘ、ＧａｙＳｘ、ＩｎｙＳｘ、ＢｉｙＳｘ、ＳｂｙＳｘ、ＰｏｙＳｘ、ＳｅｙＳｘ、ＣｓｙＳｘ、混合硫化物、それらの混合硫化物またはそれらの混合物；ｘおよびｙは同時に０であることはなく、かつｘ≠０である条件で、ｘおよびｙは独立して０〜１０の１０進数である。
【０３２６】
１つの実施形態によれば、ハロゲン化物無機材料２の例としては下記が挙げられるが、それらに限定されない：ＢａＦ２、ＬａＦ３、ＣｅＦ３、ＹＦ３、ＣａＦ２、ＭｇＦ２、ＰｒＦ３、ＡｇＣｌ、ＭｎＣｌ２、ＮｉＣｌ２、Ｈｇ２Ｃｌ２、ＣａＣｌ２、ＣｓＰｂＣｌ３、ＡｇＢｒ、ＰｂＢｒ３、ＣｓＰｂＢｒ３、ＡｇＩ、ＣｕＩ、ＰｂＩ、ＨｇＩ２、ＢｉＩ３、ＣＨ３ＮＨ３ＰｂＩ３、ＣＨ３ＮＨ３ＰｂＣｌ３、ＣＨ３ＮＨ３ＰｂＢｒ３、ＣｓＰｂＩ３、ＦＡＰｂＢｒ３（ＦＡはホルムアミジニウム）、またはそれらの混合物。
【０３２７】
１つの実施形態によれば、カルコゲナイド無機材料２の例としては下記が挙げられるが、それらに限定されない：ＣｄＯ、ＣｄＳ、ＣｄＳｅ、ＣｄＴｅ、ＺｎＯ、ＺｎＳ、ＺｎＳｅ、ＺｎＴｅ、ＨｇＯ、ＨｇＳ、ＨｇＳｅ、ＨｇＴｅ、ＣｕＯ、Ｃｕ２Ｏ、ＣｕＳ、Ｃｕ２Ｓ、ＣｕＳｅ、ＣｕＴｅ、Ａｇ２Ｏ、Ａｇ２Ｓ、Ａｇ２Ｓｅ、Ａｇ２Ｔｅ、Ａｕ２Ｓ、ＰｄＯ、ＰｄＳ、Ｐｄ４Ｓ、ＰｄＳｅ、ＰｄＴｅ、ＰｔＯ、ＰｔＳ、ＰｔＳ２、ＰｔＳｅ、ＰｔＴｅ、ＲｈＯ２、Ｒｈ２Ｏ３、ＲｈＳ２、Ｒｈ２Ｓ３、ＲｈＳｅ２、Ｒｈ２Ｓｅ３、ＲｈＴｅ２、ＩｒＯ２、ＩｒＳ２、Ｉｒ２Ｓ３、ＩｒＳｅ２、ＩｒＴｅ２、ＲｕＯ２、ＲｕＳ２、ＯｓＯ、ＯｓＳ、ＯｓＳｅ、ＯｓＴｅ、ＭｎＯ、ＭｎＳ、ＭｎＳｅ、ＭｎＴｅ、ＲｅＯ２、ＲｅＳ２、Ｃｒ２Ｏ３、Ｃｒ２Ｓ３、ＭｏＯ２、ＭｏＳ２、ＭｏＳｅ２、ＭｏＴｅ２、ＷＯ２、ＷＳ２、ＷＳｅ２、Ｖ２Ｏ５、Ｖ２Ｓ３、Ｎｂ２Ｏ５、ＮｂＳ２、ＮｂＳｅ２、ＨｆＯ２、ＨｆＳ２、ＴｉＯ２、ＺｒＯ２、ＺｒＳ２、ＺｒＳｅ２、ＺｒＴｅ２、Ｓｃ２Ｏ３、Ｙ２Ｏ３、Ｙ２Ｓ３、ＳｉＯ２、ＧｅＯ２、ＧｅＳ、ＧｅＳ２、ＧｅＳｅ、ＧｅＳｅ２、ＧｅＴｅ、ＳｎＯ２、ＳｎＳ、ＳｎＳ２、ＳｎＳｅ、ＳｎＳｅ２、ＳｎＴｅ、ＰｂＯ、ＰｂＳ、ＰｂＳｅ、ＰｂＴｅ、ＭｇＯ、ＭｇＳ、ＭｇＳｅ、ＭｇＴｅ、ＣａＯ、ＣａＳ、ＳｒＯ、Ａｌ２Ｏ３、Ｇａ２Ｏ３、Ｇａ２Ｓ３、Ｇａ２Ｓｅ３、Ｉｎ２Ｏ３、Ｉｎ２Ｓ３、Ｉｎ２Ｓｅ３、Ｉｎ２Ｔｅ３、Ｌａ２Ｏ３、Ｌａ２Ｓ３、ＣｅＯ２、ＣｅＳ２、Ｐｒ６Ｏ１１、Ｎｄ２Ｏ３、ＮｄＳ２、Ｌａ２Ｏ３、Ｔｌ２Ｏ、Ｓｍ２Ｏ３、ＳｍＳ２、Ｅｕ２Ｏ３、ＥｕＳ２、Ｂｉ２Ｏ３、Ｓｂ２Ｏ３、ＰｏＯ２、ＳｅＯ２、Ｃｓ２Ｏ、Ｔｂ４Ｏ７、ＴｂＳ２、Ｄｙ２Ｏ３、Ｈｏ２Ｏ３、Ｅｒ２Ｏ３、ＥｒＳ２、Ｔｍ２Ｏ３、Ｙｂ２Ｏ３、Ｌｕ２Ｏ３、ＣｕＩｎＳ２、ＣｕＩｎＳｅ２、ＡｇＩｎＳ２、ＡｇＩｎＳｅ２、Ｆｅ２Ｏ３、Ｆｅ３Ｏ４、ＦｅＳ、ＦｅＳ２、Ｃｏ３Ｓ４、ＣｏＳｅ、Ｃｏ３Ｏ４、ＮｉＯ、ＮｉＳｅ２、ＮｉＳｅ、Ｎｉ３Ｓｅ４、Ｇｄ２Ｏ３、ＢｅＯ、ＴｅＯ２、Ｎａ２Ｏ、ＢａＯ、Ｋ２Ｏ、Ｔａ２Ｏ５、Ｌｉ２Ｏ、Ｔｃ２Ｏ７、Ａｓ２Ｏ３、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、またはそれらの混合物。
【０３２８】
１つの実施形態によれば、リン化物無機材料２の例としては下記が挙げられるが、それらに限定されない：ＩｎＰ、Ｃｄ３Ｐ２、Ｚｎ３Ｐ２、ＡｌＰ、ＧａＰ、ＴｌＰ、またはそれらの混合物。
【０３２９】
１つの実施形態によれば、メタロイド無機材料２の例としては下記が挙げられるが、それらに限定されない：Ｓｉ、Ｂ、Ｇｅ、Ａｓ、Ｓｂ、Ｔｅ、またはそれらの混合物。
【０３３０】
１つの実施形態によれば、金属合金無機材料２の例としては下記が挙げられるが、それらに限定されない：Ａｕ−Ｐｄ、Ａｕ−Ａｇ、Ａｕ−Ｃｕ、Ｐｔ−Ｐｄ、Ｐｔ−Ｎｉ、Ｃｕ−Ａｇ、Ｃｕ−Ｓｎ、Ｒｕ−Ｐｔ、Ｒｈ−Ｐｔ、Ｃｕ−Ｐｔ、Ｎｉ−Ａｕ、Ｐｔ−Ｓｎ、Ｐｄ−Ｖ、Ｉｒ−Ｐｔ、Ａｕ−Ｐｔ、Ｐｄ−Ａｇ、Ｃｕ−Ｚｎ、Ｃｒ−Ｎｉ、Ｆｅ−Ｃｏ、Ｃｏ−Ｎｉ、Ｆｅ−Ｎｉまたはそれらの混合物。
【０３３１】
１つの実施形態によれば、無機材料２はガーネットを含む。
【０３３２】
１つの実施形態によれば、ガーネットの例としては下記が挙げられるが、それらに限定されない：Ｙ３Ａｌ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、Ｆｅ３Ａｌ２（ＳｉＯ４）３、Ｍｇ３Ａｌ２（ＳｉＯ４）３、Ｍｎ３Ａｌ２（ＳｉＯ４）３、Ｃａ３Ｆｅ２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ、またはそれらの混合物。
【０３３３】
１つの実施形態によれば、セラミックは結晶または非晶質セラミックである。１つの実施形態によれば、セラミックは、酸化物セラミックおよび／または非酸化物セラミックから選択される。１つの実施形態によれば、セラミックは陶器類、れんが、タイル、セメントおよび／ガラスから選択される。
【０３３４】
１つの実施形態によれば、石は下記から選択される：めのう、アクアマリン、アマゾナイト、琥珀、紫水晶、アメトリン、エンジェライト、アパタイト、アラゴナイト、銀、アストロフィライト（ａｓｔｒｏｐｈｙｌｉｔｅ）、アベンチュリン、アジュライト、ベリク（ｂｅｒｙｋ）、ケイ化木、古銅輝石、玉髄、方解石、セレスタイン、チャクラス（ｃｈａｋｒａｓ）、チャロ石、空晶石、珪孔雀石、緑玉髄、黄水晶、サンゴ、コーナライト（ｃｏｒｎａｌｉｔｅ）、水晶、自然銅、藍晶石、ダンビュライト（ｄａｍｂｕｒｉｔｅ）、ダイヤモンド、緑銅鉱、ドロマイト、デュモルエライト（ｄｕｍｏｒｅｒｉｔｅ）、エメラルド、ホタル石、葉（ｆｏｌｉａｇｅ）、ガレン（ｇａｌｅｎｅ）、ガーネット、ヘリオトロープ；赤鉄鉱、異極鉱、ハウライト、紫そ輝石、アイオライト、ひすい、黒玉、碧玉、クンツァイト、曹灰長石、ラピス・ラズリ（ｌａｚｕｌｉ  ｌａｚｕｌｉ）、ラリマー、溶岩、リシア雲母、マグネティスト（ｍａｇｎｅｔｉｓｔ）、磁鉄鉱、アラカイト（ａｌａｃｈｉｔｅ）、白鉄鉱、隕石、モッカイト（ｍｏｋａｉｔｅ）、モルダバイト、モルガナイト、真珠層、黒曜石、ホークアイ（ｅｙｅ  ｈａｗｋ）、アイアンアイ（ｉｒｏｎ  ｅｙｅ）、ブルズアイ（ｂｕｌｌ’ｓ  ｅｙｅ）、トラ目石、オニキスツリー（ｏｎｙｘ  ｔｒｅｅ）、ブラックオニキス、オパール、金、ペリドット、月長石、スターストーン（ｓｔａｒ  ｓｔｏｎｅ）、サンストーン、ピーターサイト、ブドウ石、黄鉄鉱、青水晶、煙水晶、石英、クォーツ（ｑｕａｔｚ  ｈｅｍａｔｏｉｄｅ）、乳石英、バラ石英、ルチル石英、菱マンガン鉱、バラ輝石、流紋岩、ルビー、サファイア、岩塩、セレナイト、セラフィナイト、蛇紋石、シャタック石（ｓｈａｔｔｕｋｉｔｅ）、シバリンガム、シュンガ石、フリント、スミソナイト、ソーダライト、ステアライト（ｓｔｅａｌｉｔｅ）、ストラウマトライト（ｓｔｒａｕｍａｔｏｌｉｔｅ）、杉石、タンザナイト、黄玉、トルマリンウォーターメロン、ブラックトルマリン、トルコ石、ウレキサイト、ユナカイト、バリサイト、ゾイザイト（ｚｏｉｚｉｔｅ）。
【０３３５】
１つの実施形態によれば、無機材料２は熱伝導材料を含み、またはこれから構成され、前記熱伝導材料としては、下記が挙げられるが、それらに限定されず：ＡｌｙＯｘ、ＡｇｙＯｘ、ＣｕｙＯｘ、ＦｅｙＯｘ、ＳｉｙＯｘ、ＰｂｙＯｘ、ＣａｙＯｘ、ＭｇｙＯｘ、ＺｎｙＯｘ、ＳｎｙＯｘ、ＴｉｙＯｘ、ＢｅｙＯｘ、ＣｄＳ、ＺｎＳ、ＺｎＳｅ、ＣｄＺｎＳ、ＣｄＺｎＳｅ、Ａｕ、Ｎａ、Ｆｅ、Ｃｕ、Ａｌ、Ａｇ、Ｍｇ、混合酸化物、それら混合酸化物またはそれらの混合物；ｘおよびｙは同時に０であることはなく、かつｘ≠０である条件で、ｘおよびｙは独立して０〜１０の１０進数である。
【０３３６】
１つの実施形態によれば、無機材料２は熱伝導材料を含み、またはこれから構成され、前記熱伝導材料としては、下記が挙げられるが、それらに限定されない：Ａｌ２Ｏ３、Ａｇ２Ｏ、Ｃｕ２Ｏ、ＣｕＯ、Ｆｅ３Ｏ４、ＦｅＯ、ＳｉＯ２、ＰｂＯ、ＣａＯ、ＭｇＯ、ＺｎＯ、ＳｎＯ２、ＴｉＯ２、ＢｅＯ、ＣｄＳ、ＺｎＳ、ＺｎＳｅ、ＣｄＺｎＳ、ＣｄＺｎＳｅ、Ａｕ、Ｎａ、Ｆｅ、Ｃｕ、Ａｌ、Ａｇ、Ｍｇ、混合酸化物、それら混合酸化物またはそれらの混合物。
【０３３７】
１つの実施形態によれば、無機材料２は熱伝導材料を含み、またはこれから構成され、前記熱伝導材料としては、下記が挙げられるが、それらに限定されない：酸化アルミニウム、酸化銀、酸化銅、酸化鉄、酸化ケイ素、酸化鉛、酸化カルシウム、酸化マグネシウム、酸化亜鉛、酸化スズ、酸化チタン、酸化ベリリウム、硫化亜鉛、硫化カドミウム、亜鉛セレン、カドミウム亜鉛セレン、硫化亜鉛カドミウム、金、ナトリウム、鉄、銅、アルミニウム、銀、マグネシウム、混合酸化物、それら混合酸化物またはそれらの混合物。
【０３３８】
１つの実施形態によれば、無機材料２は、下記を含むが、これに限定されない材料を含む：酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物、ガーネット、例えば、例としてＹ３Ａｌ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、Ｆｅ３Ａｌ２（ＳｉＯ４）３、Ｍｇ３Ａｌ２（ＳｉＯ４）３、Ｍｎ３Ａｌ２（ＳｉＯ４）３、Ｃａ３Ｆｅ２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ、またはそれらの混合物。
【０３３９】
１つの実施形態によれば、無機材料２は、前記無機材料２の多数元素に対して、０モル％、１モル％、５モル％、１０モル％、１５モル％、２０モル％、２５モル％、３０モル％、３５モル％、４０モル％、４５モル％、５０モル％、５５モル％、６０モル％、６５モル％、７０モル％、７５モル％、８０モル％の少量で有機分子を含む。
【０３４０】
１つの実施形態によれば、無機材料２は無機ポリマーを含まない。
【０３４１】
１つの実施形態によれば、無機材料２はＳｉＯ２を含まない。
【０３４２】
１つの実施形態によれば、無機材料２は純粋ＳｉＯ２、すなわち１００％ＳｉＯ２から構成されない。
【０３４３】
１つの実施形態によれば、無機材料２は、少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、または１００％のＳｉＯ２を含む。
【０３４４】
１つの実施形態によれば、無機材料２は、１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、または１００％未満のＳｉＯ２を含む。
【０３４５】
１つの実施形態によれば、無機材料２は、少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、または１００％のＳｉＯ２前駆体を含む。
【０３４６】
１つの実施形態によれば、無機材料２は、１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、または１００％未満のＳｉＯ２前駆体を含む。
【０３４７】
１つの実施形態によれば、ＳｉＯ２の前駆体の例としては下記が挙げられるが、それらに限定されない：オルトケイ酸テトラメチル、オルトケイ酸テトラエチル、ポリジエチオキシ（ｐｏｌｙｄｉｅｔｈｙｏｘｙ）シラン、ｎ−アルキルトリメトキシルシラン、例えば、例としてｎ−ブチルトリメトキシシラン、ｎ−オクチルトリメトキシルシラン、ｎ−ドデシルトリメトキシシラン、ｎ−オクタデシルトリメトキシシラン、３−メルカプトプロピルトリメトキシシラン、１１−メルカプトウンデシルトリメトキシシラン、３−アミノプロピルトリメトキシシラン、１１−アミノウンデシルトリメトキシシラン、３−（２−（２−アミノエチルアミノ）エチルアミノ）プロピルトリメトキシシラン、３−（トリメトキシシリル）プロピルメタクリレート、３−（アミノプロピル）トリメトキシシラン、またはそれらの混合物。
【０３４８】
１つの実施形態によれば、無機材料２は純粋Ａｌ２Ｏ３、すなわち１００％Ａｌ２Ｏ３から構成されない。
【０３４９】
１つの実施形態によれば、無機材料２は、少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、または１００％のＡｌ２Ｏ３を含む。
【０３５０】
１つの実施形態によれば、無機材料２は、１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、または１００％未満のＡｌ２Ｏ３を含む。
【０３５１】
１つの実施形態によれば、無機材料２は、少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、または１００％のＡｌ２Ｏ３前駆体を含む。
【０３５２】
１つの実施形態によれば、無機材料２は、１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、または１００％未満のＡｌ２Ｏ３前駆体を含む。
【０３５３】
１つの実施形態によれば、無機材料２はＴｉＯ２を含まない。
【０３５４】
１つの実施形態によれば、無機材料２は純粋ＴｉＯ２、すなわち１００％ＴｉＯ２から構成されない。
【０３５５】
１つの実施形態によれば、無機材料２はゼオライトを含まない。
【０３５６】
１つの実施形態によれば、無機材料２は純粋ゼオライト、すなわち１００％ゼオライトから構成されない。
【０３５７】
１つの実施形態によれば、無機材料２はガラスを含まない。
【０３５８】
１つの実施形態によれば、無機材料２はビトリファイドガラスを含まない。
【０３５９】
１つの実施形態によれば、無機材料２は無機ポリマーを含む。
【０３６０】
１つの実施形態によれば、無機ポリマーは炭素を含まないポリマーである。１つの実施形態によれば、無機ポリマーは下記から選択される：ポリシラン、ポリシロキサン（またはシリコーン）、ポリチアザイル、ポリアルミノシリケート、ポリゲルマン、ポリスタンナン、ポリボラジレン、ポリフォスファゼン、ポリジクロロホスファゼン、ポリスルフィド、ポリ硫黄および／または窒化物。１つの実施形態によれば、無機ポリマーは液晶ポリマーである。
【０３６１】
１つの実施形態によれば、無機ポリマーは天然または合成ポリマーである。１つの実施形態によれば、無機ポリマーは、無機反応、ラジカル重合、重縮合、重付加、または開環重合（ＲＯＰ）により合成される。１つの実施形態によれば、無機ポリマーはホモポリマーまたはコポリマーである。１つの実施形態によれば、無機ポリマーは直鎖、分枝であり、および／または架橋されている。１つの実施形態によれば、無機ポリマーはアモルファス、半結晶または結晶である。
【０３６２】
１つの実施形態によれば、無機ポリマーは、２０００ｇ／ｍｏｌ〜５．１０６ｇ／ｍｏｌ、好ましくは５０００ｇ／ｍｏｌ〜４．１０６ｇ／ｍｏｌ；６０００〜４．１０６；７０００〜４．１０６；８０００〜４．１０６；９０００〜４．１０６；１００００〜４．１０６；１５０００〜４．１０６；２００００〜４．１０６；２５０００〜４．１０６；３００００〜４．１０６；３５０００〜４．１０６；４００００〜４．１０６；４５０００〜４．１０６；５００００〜４．１０６；５５０００〜４．１０６；６００００〜４．１０６；６５０００〜４．１０６；７００００〜４．１０６；７５０００〜４．１０６；８００００〜４．１０６；８５０００〜４．１０６；９００００〜４．１０６；９５０００〜４．１０６；１０００００〜４．１０６；２０００００〜４．１０６；３０００００〜４．１０６；４０００００〜４．１０６；５０００００〜４．１０６；６０００００〜４．１０６；７０００００〜４．１０６；８０００００〜４．１０６；９０００００〜４．１０６；１．１０６〜４．１０６；２．１０６〜４．１０６；３．１０６ｇ／ｍｏｌ〜４．１０６ｇ／ｍｏｌの範囲の平均分子量を有する。
【０３６３】
１つの実施形態によれば、無機材料２は追加の異種元素を含み、前記追加の異種元素としては下記が挙げられるが、それらに限定されない：Ｃｄ、Ｓ、Ｓｅ、Ｚｎ、Ｉｎ、Ｔｅ、Ｈｇ、Ｓｎ、Ｃｕ、Ｎ、Ｇａ、Ｓｂ、Ｔｌ、Ｍｏ、Ｐｄ、Ｃｅ、Ｗ、Ｃｏ、Ｍｎ、Ｓｉ、Ｇｅ、Ｂ、Ｐ、Ａｌ、Ａｓ、Ｆｅ、Ｔｉ、Ｚｒ、Ｎｉ、Ｃａ、Ｎａ、Ｂａ、Ｋ、Ｍｇ、Ｐｂ、Ａｇ、Ｖ、Ｂｅ、Ｉｒ、Ｓｃ、Ｎｂ、Ｔａまたはそれらの混合物。この実施形態では、異種元素は加熱工程中、粒子１中に拡散することができる。それらは粒子１内部でナノクラスタを形成することができる。これらの元素は加熱工程中での前記粒子１の特異的性質の低下を制限することができ、および／または良好な熱伝導体である場合、熱を放出させ、および／または電荷を排出する。
【０３６４】
１つの実施形態によれば、無機材料２は、追加の異種元素を、前記無機材料２の多数元素に対して、０モル％、１モル％、５モル％、１０モル％、１５モル％、２０モル％、２５モル％、３０モル％、３５モル％、４０モル％、４５モル％、５０モル％の少量で含む。
【０３６５】
１つの実施形態によれば、無機材料２は、Ａｌ２Ｏ３、ＳｉＯ２、ＭｇＯ、ＺｎＯ、ＺｒＯ２、ＴｉＯ２、ＩｒＯ２、ＳｎＯ２、ＢａＯ、ＢａＳＯ４、ＢｅＯ、ＣａＯ、ＣｅＯ２、ＣｕＯ、Ｃｕ２Ｏ、ＤｙＯ３、Ｆｅ２Ｏ３、Ｆｅ３Ｏ４、ＧｅＯ２、ＨｆＯ２、Ｌｕ２Ｏ３、Ｎｂ２Ｏ５、Ｓｃ２Ｏ３、ＴａＯ５、ＴｅＯ２、またはＹ２Ｏ３追加ナノ粒子を含む。これらの追加ナノ粒子は、良好な熱伝導体である場合熱を放出させる、および／または電荷を排出する、および／または入射光を散乱させることができる。
【０３６６】
１つの実施形態によれば、無機材料２は追加ナノ粒子を、粒子１と比べて、重量で、少なくとも１００ｐｐｍ、２００ｐｐｍ、３００ｐｐｍ、４００ｐｐｍ、５００ｐｐｍ、６００ｐｐｍ、７００ｐｐｍ、８００ｐｐｍ、９００ｐｐｍ、１０００ｐｐｍ、１１００ｐｐｍ、１２００ｐｐｍ、１３００ｐｐｍ、１４００ｐｐｍ、１５００ｐｐｍ、１６００ｐｐｍ、１７００ｐｐｍ、１８００ｐｐｍ、１９００ｐｐｍ、２０００ｐｐｍ、２１００ｐｐｍ、２２００ｐｐｍ、２３００ｐｐｍ、２４００ｐｐｍ、２５００ｐｐｍ、２６００ｐｐｍ、２７００ｐｐｍ、２８００ｐｐｍ、２９００ｐｐｍ、３０００ｐｐｍ、３１００ｐｐｍ、３２００ｐｐｍ、３３００ｐｐｍ、３４００ｐｐｍ、３５００ｐｐｍ、３６００ｐｐｍ、３７００ｐｐｍ、３８００ｐｐｍ、３９００ｐｐｍ、４０００ｐｐｍ、４１００ｐｐｍ、４２００ｐｐｍ、４３００ｐｐｍ、４４００ｐｐｍ、４５００ｐｐｍ、４６００ｐｐｍ、４７００ｐｐｍ、４８００ｐｐｍ、４９００ｐｐｍ、５０００ｐｐｍ、５１００ｐｐｍ、５２００ｐｐｍ、５３００ｐｐｍ、５４００ｐｐｍ、５５００ｐｐｍ、５６００ｐｐｍ、５７００ｐｐｍ、５８００ｐｐｍ、５９００ｐｐｍ、６０００ｐｐｍ、６１００ｐｐｍ、６２００ｐｐｍ、６３００ｐｐｍ、６４００ｐｐｍ、６５００ｐｐｍ、６６００ｐｐｍ、６７００ｐｐｍ、６８００ｐｐｍ、６９００ｐｐｍ、７０００ｐｐｍ、７１００ｐｐｍ、７２００ｐｐｍ、７３００ｐｐｍ、７４００ｐｐｍ、７５００ｐｐｍ、７６００ｐｐｍ、７７００ｐｐｍ、７８００ｐｐｍ、７９００ｐｐｍ、８０００ｐｐｍ、８１００ｐｐｍ、８２００ｐｐｍ、８３００ｐｐｍ、８４００ｐｐｍ、８５００ｐｐｍ、８６００ｐｐｍ、８７００ｐｐｍ、８８００ｐｐｍ、８９００ｐｐｍ、９０００ｐｐｍ、９１００ｐｐｍ、９２００ｐｐｍ、９３００ｐｐｍ、９４００ｐｐｍ、９５００ｐｐｍ、９６００ｐｐｍ、９７００ｐｐｍ、９８００ｐｐｍ、９９００ｐｐｍ、１００００ｐｐｍ、１０５００ｐｐｍ、１１０００ｐｐｍ、１１５００ｐｐｍ、１２０００ｐｐｍ、１２５００ｐｐｍ、１３０００ｐｐｍ、１３５００ｐｐｍ、１４０００ｐｐｍ、１４５００ｐｐｍ、１５０００ｐｐｍ、１５５００ｐｐｍ、１６０００ｐｐｍ、１６５００ｐｐｍ、１７０００ｐｐｍ、１７５００ｐｐｍ、１８０００ｐｐｍ、１８５００ｐｐｍ、１９０００ｐｐｍ、１９５００ｐｐｍ、２００００ｐｐｍ、３００００ｐｐｍ、４００００ｐｐｍ、５００００ｐｐｍ、６００００ｐｐｍ、７００００ｐｐｍ、８００００ｐｐｍ、９００００ｐｐｍ、１０００００ｐｐｍ、１１００００ｐｐｍ、１２００００ｐｐｍ、１３００００ｐｐｍ、１４００００ｐｐｍ、１５００００ｐｐｍ、１６００００ｐｐｍ、１７００００ｐｐｍ、１８００００ｐｐｍ、１９００００ｐｐｍ、２０００００ｐｐｍ、２１００００ｐｐｍ、２２００００ｐｐｍ、２３００００ｐｐｍ、２４００００ｐｐｍ、２５００００ｐｐｍ、２６００００ｐｐｍ、２７００００ｐｐｍ、２８００００ｐｐｍ、２９００００ｐｐｍ、３０００００ｐｐｍ、３１００００ｐｐｍ、３２００００ｐｐｍ、３３００００ｐｐｍ、３４００００ｐｐｍ、３５００００ｐｐｍ、３６００００ｐｐｍ、３７００００ｐｐｍ、３８００００ｐｐｍ、３９００００ｐｐｍ、４０００００ｐｐｍ、４１００００ｐｐｍ、４２００００ｐｐｍ、４３００００ｐｐｍ、４４００００ｐｐｍ、４５００００ｐｐｍ、４６００００ｐｐｍ、４７００００ｐｐｍ、４８００００ｐｐｍ、４９００００ｐｐｍ、または５０００００ｐｐｍのレベルの少量で含む。
【０３６７】
１つの実施形態によれば、ナノ粒子３は、５０μｍ、４０μｍ、３０μｍ、２０μｍ、１０μｍ、１μｍ、９５０ｎｍ、９００ｎｍ、８５０ｎｍ、８００ｎｍ、７５０ｎｍ、７００ｎｍ、６５０ｎｍ、６００ｎｍ、５５０ｎｍ、５００ｎｍ、４５０ｎｍ、４００ｎｍ、３５０ｎｍ、３００ｎｍ、２５０ｎｍより低い、または２００ｎｍより低い波長を有する入射光吸収する。
【０３６８】
１つの実施形態によれば、無機材料２は４５０ｎｍで、１．０〜３．０、１．２〜２．６、１．４〜２．０の範囲の屈折率を有する。
【０３６９】
１つの実施形態によれば、無機材料２は、４５０ｎｍで、少なくとも１．０、１．１、１．２、１．３、１．４、１．５、１．６、１．７、１．８、１．９、２．０、２．１、２．２、２．３、２．４、２．５、２．６、２．７、２．８、２．９、または３．０の屈折率を有する。
【０３７０】
１つの実施形態によれば、ナノ粒子３は発光ナノ粒子である。
【０３７１】
１つの実施形態によれば、発光ナノ粒子は蛍光ナノ粒子である。
【０３７２】
１つの実施形態によれば、発光ナノ粒子はリン光ナノ粒子である。
【０３７３】
１つの実施形態によれば、発光ナノ粒子は化学発光ナノ粒子である。
【０３７４】
１つの実施形態によれば、発光ナノ粒子は摩擦発光ナノ粒子である。
【０３７５】
１つの実施形態によれば、発光ナノ粒子は、少なくとも１つの発光ピークを有する発光スペクトルを示し、前記発光ピークは、４００ｎｍ〜５０μｍの範囲の最大発光波長を有する。
【０３７６】
１つの実施形態によれば、発光ナノ粒子は、少なくとも１つの発光ピークを有する発光スペクトルを示し、前記発光ピークは、４００ｎｍ〜５００ｎｍの範囲の最大発光波長を有する。この実施形態では、発光ナノ粒子は青色光を出射する。
【０３７７】
１つの実施形態によれば、発光ナノ粒子は、少なくとも１つの発光ピークを有する発光スペクトルを示し、前記発光ピークは、５００ｎｍ〜５６０ｎｍの範囲の、より好ましくは５１５ｎｍ〜５４５ｎｍの範囲の最大発光波長を有する。この実施形態では、発光ナノ粒子は緑色光を出射する。
【０３７８】
１つの実施形態によれば、発光ナノ粒子は、少なくとも１つの発光ピークを有する発光スペクトルを示し、前記発光ピークは、５６０ｎｍ〜５９０ｎｍの範囲の最大発光波長を有する。この実施形態では、発光ナノ粒子は黄色光を出射する。
【０３７９】
１つの実施形態によれば、発光ナノ粒子は、少なくとも１つの発光ピークを有する発光スペクトルを示し、前記発光ピークは、５９０ｎｍ〜７５０ｎｍの範囲の、より好ましくは６１０ｎｍ〜６５０ｎｍの範囲の最大発光波長を有する。この実施形態では、発光ナノ粒子は赤色光を出射する。
【０３８０】
１つの実施形態によれば、発光ナノ粒子は、少なくとも１つの発光ピークを有する発光スペクトルを示し、前記発光ピークは、７５０ｎｍ〜５０μｍの範囲の最大発光波長を有する。この実施形態では、発光ナノ粒子は近赤外、中赤外、または赤外光を出射する。
【０３８１】
１つの実施形態によれば、発光ナノ粒子は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、または１０ｎｍより低い半値全幅を有する少なくとも１つの発光ピークを有する発光スペクトルを示す。
【０３８２】
１つの実施形態によれば、発光ナノ粒子は９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、または１０ｎｍより厳密に低い半値全幅を有する少なくとも１つの発光ピークを有する発光スペクトルを示す。
【０３８３】
１つの実施形態によれば、発光ナノ粒子は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、または１０ｎｍより低い４分の１値全幅（ｆｕｌｌ  ｗｉｄｔｈ  ａｔ  ｑｕａｒｔｅｒ  ｍａｘｉｍｕｍ  ）を有する少なくとも１つの発光ピークを有する発光スペクトルを示す。
【０３８４】
１つの実施形態によれば、発光ナノ粒子は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、または１０ｎｍより厳密に低い４分の１値全幅を有する少なくとも１つの発光ピークを有する発光スペクトルを示す。
【０３８５】
１つの実施形態によれば、発光ナノ粒子は、少なくとも５％、１０％、１５％、２０％、２５％、３０％、３５％、４０％、４５％、５０％、５５％、６０％、６５％、７０％、７５％、８０％、８５％、９０％、９５％、９９％、または１００％のフォトルミネセンス量子収量（ＰＬＱＹ）を有する。
【０３８６】
１つの実施形態によれば、発光ナノ粒子は、少なくとも０．１ナノ秒、０．２ナノ秒、０．３ナノ秒、０．４ナノ秒、０．５ナノ秒、０．６ナノ秒、０．７ナノ秒、０．８ナノ秒、０．９ナノ秒、１ナノ秒、２ナノ秒、３ナノ秒、４ナノ秒、５ナノ秒、６ナノ秒、７ナノ秒、８ナノ秒、９ナノ秒、１０ナノ秒、１１ナノ秒、１２ナノ秒、１３ナノ秒、１４ナノ秒、１５ナノ秒、１６ナノ秒、１７ナノ秒、１８ナノ秒、１９ナノ秒、２０ナノ秒、２１ナノ秒、２２ナノ秒、２３ナノ秒、２４ナノ秒、２５ナノ秒、２６ナノ秒、２７ナノ秒、２８ナノ秒、２９ナノ秒、３０ナノ秒、３１ナノ秒、３２ナノ秒、３３ナノ秒、３４ナノ秒、３５ナノ秒、３６ナノ秒、３７ナノ秒、３８ナノ秒、３９ナノ秒、４０ナノ秒、４１ナノ秒、４２ナノ秒、４３ナノ秒、４４ナノ秒、４５ナノ秒、４６ナノ秒、４７ナノ秒、４８ナノ秒、４９ナノ秒、５０ナノ秒、１００ナノ秒、１５０ナノ秒、２００ナノ秒、２５０ナノ秒、３００ナノ秒、３５０ナノ秒、４００ナノ秒、４５０ナノ秒、５００ナノ秒、５５０ナノ秒、６００ナノ秒、６５０ナノ秒、７００ナノ秒、７５０ナノ秒、８００ナノ秒、８５０ナノ秒、９００ナノ秒、９５０ナノ秒、または１μ秒の平均蛍光寿命を有する。
【０３８７】
１つの実施形態によれば、発光ナノ粒子は半導体ナノ粒子である。
【０３８８】
１つの実施形態によれば、発光ナノ粒子は半導体ナノ結晶である。
【０３８９】
１つの実施形態によれば、ナノ粒子３はプラズモニックナノ粒子である。
【０３９０】
１つの実施形態によれば、ナノ粒子３は磁性ナノ粒子である。
【０３９１】
１つの実施形態によれば、ナノ粒子３は強磁性ナノ粒子である。
【０３９２】
１つの実施形態によれば、ナノ粒子３は常磁性ナノ粒子である。
【０３９３】
１つの実施形態によれば、ナノ粒子３は超常磁性ナノ粒子である。
【０３９４】
１つの実施形態によれば、ナノ粒子３は反磁性ナノ粒子である。
【０３９５】
１つの実施形態によれば、ナノ粒子３は触媒ナノ粒子である。
【０３９６】
１つの実施形態によれば、ナノ粒子３は光起電特性を有する。
【０３９７】
１つの実施形態によれば、ナノ粒子３は焦電ナノ粒子である。
【０３９８】
１つの実施形態によれば、ナノ粒子３は強誘電性ナノ粒子である。
【０３９９】
１つの実施形態によれば、ナノ粒子３は光散乱ナノ粒子である。
【０４００】
１つの実施形態によれば、ナノ粒子３は電気絶縁性である。
【０４０１】
１つの実施形態によれば、ナノ粒子３は導電性である。
【０４０２】
１つの実施形態によれば、ナノ粒子３は標準条件で、１×１０−２０〜１０７Ｓ／ｍ、好ましくは１×１０−１５〜５Ｓ／ｍ、より好ましくは１×１０−７〜１Ｓ／ｍの範囲の導電率を有する。
【０４０３】
１つの実施形態によれば、ナノ粒子３は標準条件で、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、または１０７Ｓ／ｍの導電率を有する。
【０４０４】
１つの実施形態によれば、ナノ粒子３の導電率は例えばインピーダンス分光計を用いて測定され得る。
【０４０５】
１つの実施形態によれば、ナノ粒子３は熱伝導性である。
【０４０６】
１つの実施形態によれば、ナノ粒子３は標準条件で、０．１〜４５０Ｗ／（ｍ．Ｋ）、好ましくは１〜２００Ｗ／（ｍ．Ｋ）、より好ましくは１０〜１５０Ｗ／（ｍ．Ｋ）の範囲の熱伝導率を有する。
【０４０７】
１つの実施形態によれば、ナノ粒子３は標準条件で、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１Ｗ／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、または４５０Ｗ／（ｍ．Ｋ）の熱伝導率を有する。
【０４０８】
１つの実施形態によれば、ナノ粒子３の熱伝導率は定常状態法または過渡法により測定され得る。
【０４０９】
１つの実施形態によれば、ナノ粒子３は断熱性である。
【０４１０】
１つの実施形態によれば、ナノ粒子３は局所高温加熱システムである。
【０４１１】
１つの実施形態によれば、ナノ粒子３は誘電体ナノ粒子である。
【０４１２】
１つの実施形態によれば、ナノ粒子３は圧電性ナノ粒子である。
【０４１３】
１つの実施形態によれば、ナノ粒子３の表面に付着されたリガンドは無機材料２と接触する。この実施形態では、前記ナノ粒子３は無機材料２に連結され、前記ナノ粒子３からの電荷は排除され得る。これにより、ナノ粒子３の表面での、電荷によるものであり得る反応が防止される。
【０４１４】
１つの実施形態によれば、ナノ粒子３は疎水性である。
【０４１５】
１つの実施形態によれば、ナノ粒子３は親水性である。
【０４１６】
１つの実施形態によれば、ナノ粒子３は水性溶媒、有機溶媒および／またはその混合物中で分散可能である。
【０４１７】
１つの実施形態によれば、ナノ粒子３は、少なくとも０．５ｎｍ、１ｎｍ、２ｎｍ、３ｎｍ、４ｎｍ、５ｎｍ、６ｎｍ、７ｎｍ、８ｎｍ、９ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ���７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの平均サイズを有する。
【０４１８】
１つの実施形態によれば、ナノ粒子３の最大寸法は少なくとも５ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、��４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍである。
【０４１９】
１つの実施形態によれば、ナノ粒子３の最小寸法は少なくとも０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、９０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μ��、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍである。
【０４２０】
１つの実施形態によれば、ナノ粒子３の最小寸法は、前記ナノ粒子３の最大寸法より、少なくとも１．５；少なくとも２；少なくとも２．５；少なくとも３；少なくとも３．５；少なくとも４；少なくとも４．５；少なくとも５；少なくとも５．５；少なくとも６；少なくとも６．５；少なくとも７；少なくとも７．５；少なくとも８；少なくとも８．５；少なくとも９；少なくとも９．５；少なくとも１０；少なくとも１０．５；少なくとも１１；少なくとも１１．５；少なくとも１２；少なくとも１２．５；少なくとも１３；少なくとも１３．５；少なくとも１４；少なくとも１４．５；少なくとも１５；少なくとも１５．５；少なくとも１６；少なくとも１６．５；少なくとも１７；少なくとも１７．５；少なくとも１８；少なくとも１８．５；少なくとも１９；少なくとも１９．５；少なくとも２０；少なくとも２５；少なくとも３０；少なくとも３５；少なくとも４０；少なくとも４５；少なくとも５０；少なくとも５５；少なくとも６０；少なくとも６５；少なくとも７０；少なくとも７５；少なくとも８０；少なくとも８５；少なくとも９０；少なくとも９５；少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、または少なくとも１０００の係数（アスペクト比）だけ小さい。
【０４２１】
１つの実施形態によれば、ナノ粒子３は多分散である。
【０４２２】
１つの実施形態によれば、ナノ粒子３は単分散である。
【０４２３】
１つの実施形態によれば、ナノ粒子３は狭いサイズ分布を有する。
【０４２４】
１つの実施形態によれば、統計的セットのナノ粒子３の最小寸法についてのサイズ分布は、前記最小寸法の１％、２％、３％、４％、５％、６％、７％、８％、９％、１０％、１５％、２０％、２５％、３０％、３５％、または４０％未満である。
【０４２５】
１つの実施形態によれば、統計的セットのナノ粒子３の最大寸法についてのサイズ分布は、前記最大寸法の１％、２％、３％、４％、５％、６％、７％、８％、９％、１０％、１５％、２０％、２５％、３０％、３５％、または４０％未満である。
【０４２６】
１つの実施形態によれば、ナノ粒子３は中空である。
【０４２７】
１つの実施形態によれば、ナノ粒子３は中空ではない。
【０４２８】
１つの実施形態によれば、ナノ粒子３は等方性である。
【０４２９】
１つの実施形態によれば、等方性ナノ粒子３の形状の例としては下記が挙げられるが、それらに限定されない：球３１（図２に示される）、ファセット球、角柱、多面体、または立方体形状。
【０４３０】
１つの実施形態によれば、ナノ粒子３は球状ではない。
【０４３１】
１つの実施形態によれば、ナノ粒子３は異方性である。
【０４３２】
１つの実施形態によれば、異方性ナノ粒子３の形状の例としては下記が挙げられるが、それらに限定されない：棒、ワイヤ、針、バー、ベルト、錐体、または多面体形状。
【０４３３】
１つの実施形態によれば、異方性ナノ粒子３の分枝形状の例としては下記が挙げられるが、それらに限定されない：一脚、二脚、三脚、四脚、星、または八脚形状。
【０４３４】
１つの実施形態によれば、異方性ナノ粒子３の複雑な形状の例としては下記が挙げられるが、それらに限定されない：スノーフレーク、花、とげ、半球、錐体、ウニ、繊維状粒子、両凹円盤、虫、ツリー、デンドライト、ネックレス、または鎖。
【０４３５】
１つの実施形態によれば、図３に示されるように、ナノ粒子３は２Ｄ形状３２を有する。
【０４３６】
１つの実施形態によれば、２Ｄナノ粒子３２の形状の例としては下記が挙げられるが、それらに限定されない：シート、プレートレット、プレート、リボン、壁、平板三角、四角、五角形、六角形、ディスクまたはリング。
【０４３７】
１つの実施形態によれば、ナノプレートレットはナノディスクとは異なる。
【０４３８】
１つの実施形態によれば、ナノプレートレットはディスクまたはナノディスクとは異なる。
【０４３９】
１つの実施形態によれば、ナノシートおよびナノプレートレットはディスクまたはナノディスクではない。この実施形態では、前記ナノシートまたはナノプレートレットの厚さ以外の他の寸法（幅、長さ）に沿った断面は四角または長方形であり、一方、ディスクまたはナノディスクについてはそれは円形または卵形である。
【０４４０】
１つの実施形態によれば、ナノシートおよびナノプレートレットはディスクまたはナノディスクではない。この実施形態では、前記ナノシートおよびナノプレートレットの寸法のいずれも、ディスクまたはナノディスクに反して、直径としても、半長軸および半短軸のサイズとしても規定することができない。
【０４４１】
１つの実施形態によれば、ナノシートおよびナノプレートレットはディスクまたはナノディスクではない。この実施形態では、前記ナノシートまたはナノプレートレットの厚さ以外の他の寸法（長さ、幅）に沿った全ての点での曲率は１０μｍ−１未満であるが、ディスクまたはナノディスクについての曲率は、少なくとも１つの点で超えている。
【０４４２】
１つの実施形態によれば、ナノシートおよびナノプレートレットはディスクまたはナノディスクではない。この実施形態では、前記ナノシートまたはナノプレートレットの厚さ以外の他の寸法（長さ、幅）に沿った少なくとも１つの点での曲率は１０μｍ−１未満であるが、ディスクまたはナノディスクについての曲率は全ての点で１０μｍ−１を超える。
【０４４３】
１つの実施形態によれば、ナノプレートレットは、量子ドット、または球状ナノ結晶とは異なる。量子ドットは球状であり、よって、３Ｄ形状を有し、３つ全ての空間次元での励起子の閉じ込めが可能となるが、ナノプレートレットは２Ｄ形状を有し、１次元での励起子の閉じ込めが可能となり、他の２つの次元での自由伝搬が可能となる。これにより明らかな電子および光学特性が得られ、例えば、半導体プレートレットの典型的なフォトルミネセンス減衰時間は球状量子ドットよりも１桁速く、半導体プレートレットはまた、ことのほか狭い光学的特徴を示し、半値全幅（ＦＷＨＭ）が、球状量子ドットよりずっと低い。
【０４４４】
１つの実施形態によれば、ナノプレートレットはナノロッドまたはナノワイヤとは異なる。ナノロッド（またはナノワイヤ）は１Ｄ形状を有し、２空間次元での励起子の閉じ込めが可能となり、一方、ナノプレートレットは２Ｄ形状を有し、一次元での励起子の閉じ込めが可能となり、他の２次元での自由伝搬が可能となる。これにより明らかな電子および光学特性が得られる。
【０４４５】
１つの実施形態によれば、ＲＯＨＳ適合粒子１を得るために、前記粒子１はむしろ、半導体量子ドットではなく半導体ナノプレートレットを含む。実際、同じ発光ピーク位置が直径ｄを有する半導体量子ドットで、および、厚さｄ／２を有する半導体ナノプレートレットで得られ；よって、同じ発光ピーク位置では、半導体ナノプレートレットは重量で、半導体量子ドットよりもカドミウムを少なく含む。さらに、ＣｄＳコアがコア／シェル量子ドットまたはコア／シェル（またはコア／クラウン）ナノプレートレットに含まれる場合、コア／シェル（またはコア／クラウン）ナノプレートレットの場合、カドミウムを有さないシェル層の可能性がより大きくなり；よって、ＣｄＳコアを有するコア／シェル（またはコア／クラウン）ナノプレートレットは重量で、ＣｄＳコアを有するコア／シェル量子ドットよりも、少ないカドミウムを含み得る。ＣｄＳと非カドミウムシェルの間の格子差はあまりに重要であり、量子ドットは維持することができない。最後に、半導体ナノプレートレットは半導体量子ドットよりも良好な吸収特性を有し、よって、半導体ナノプレートレットにおいて必要とされるカドミウムは重量で少なくなる。
【０４４６】
１つの実施形態によれば、ナノ粒子３は原子的に平坦である。この実施形態では、原子的に平坦なナノ粒子３は、透過型電子顕微鏡法もしくは蛍光走査型顕微鏡法、エネルギー分散型Ｘ線分光法（ＥＤＳ）、Ｘ線光電子分光法（ＸＰＳ）、紫外光電子分光法（ＵＰＳ）、電子エネルギー損失分光法（ＥＥＬＳ）、フォトルミネセンスまたは当業者により知られている任意の他のキャラクタリゼーション手段により証明され得る。
【０４４７】
１つの実施形態によれば、図５Ａに示されるのように、ナノ粒子３はシェルを有さないコアナノ粒子３３である。
【０４４８】
１つの実施形態によれば、ナノ粒子３は少なくとも１つの原子的に平坦なコアナノ粒子を含む。この実施形態では、原子的に平坦なコアは透過型電子顕微鏡法もしくは蛍光走査型顕微鏡法、エネルギー分散型Ｘ線分光法（ＥＤＳ）、Ｘ線光電子分光法（ＸＰＳ）、紫外光電子分光法（ＵＰＳ）、電子エネルギー損失分光法（ＥＥＬＳ）、フォトルミネセンスまたは当業者により知られている任意の他のキャラクタリゼーション手段により証明され得る。
【０４４９】
１つの実施形態によれば、ナノ粒子３はコア３３／シェル３４ナノ粒子であり、コア３３は少なくとも１つの材料層を含む、少なくとも１つのシェル３４で、部分的に、または全体的に被覆される。
【０４５０】
１つの実施形態によれば、図５Ｂ−Ｃおよび図５Ｆ−Ｇに示されるように、ナノ粒子３はコア３３／シェル３４ナノ粒子であり、コア３３は少なくとも１つのシェル（３４、３５）で被覆される。
【０４５１】
１つの実施形態によれば、少なくとも１つのシェル（３４、３５）は、少なくとも０．１ｎｍ、０．２ｎｍ、０．３ｎｍ、０．４ｎｍ、０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、または５００ｎｍの厚さを有する。
【０４５２】
１つの実施形態によれば、ナノ粒子３はコア３３／シェル３４ナノ粒子であり、コア３３およびシェル３４は同じ材料から構成される。
【０４５３】
１つの実施形態によれば、ナノ粒子３はコア３３／シェル３４ナノ粒子であり、コア３３およびシェル３４は少なくとも２つの異なる材料から構成される。
【０４５４】
１つの実施形態によれば、ナノ粒子３はコア３３／シェル３４ナノ粒子であり、コア３３は、磁性材料、プラズモン材料、誘電材料、圧電材料、焦電材料、強誘電性材料、光散乱材料、電気絶縁材料、断熱材料または触媒材料の群において選択される少なくとも１つのシェル３４で被覆された発光コアである。
【０４５５】
１つの実施形態によれば、ナノ粒子３はコア３３／シェル３４ナノ粒子であり、コア３３は、発光材料、プラズモン材料、誘電材料、圧電材料、焦電材料、強誘電性材料、光散乱材料、電気絶縁材料、断熱材料または触媒材料の群において選択される少なくとも１つのシェル３４で被覆された磁性コアである。
【０４５６】
１つの実施形態によれば、ナノ粒子３はコア３３／シェル３４ナノ粒子であり、コア３３は磁性材料、発光材料、誘電材料、圧電材料、焦電材料、強誘電性材料、光散乱材料、電気絶縁材料、断熱材料または触媒材料の群において選択される少なくとも１つのシェル３４で被覆されたプラズモンコアである。
【０４５７】
１つの実施形態によれば、ナノ粒子３はコア３３／シェル３４ナノ粒子であり、コア３３は磁性材料、プラズモン材料、発光材料、圧電材料、焦電材料、強誘電性材料、光散乱材料、電気絶縁材料、断熱材料または触媒材料の群において選択される少なくとも１つのシェル３４で被覆された誘電体コアである。
【０４５８】
１つの実施形態によれば、ナノ粒子３はコア３３／シェル３４ナノ粒子であり、コア３３は磁性材料、プラズモン材料、誘電材料、発光材料、焦電材料、強誘電性材料、光散乱材料、電気絶縁材料、断熱材料または触媒材料の群において選択される少なくとも１つのシェル３４で被覆された圧電コアである。
【０４５９】
１つの実施形態によれば、ナノ粒子３はコア３３／シェル３４ナノ粒子であり、コア３３は磁性材料、プラズモン材料、誘電材料、発光材料、圧電材料、強誘電性材料、光散乱材料、電気絶縁材料、断熱材料または触媒材料の群において選択される少なくとも１つのシェル３４で被覆された焦電コアである。
【０４６０】
１つの実施形態によれば、ナノ粒子３はコア３３／シェル３４ナノ粒子であり、コア３３は、磁性材料、プラズモン材料、誘電材料、発光材料、圧電材料、焦電材料、光散乱材料、電気絶縁材料、断熱材料または触媒材料の群において選択される少なくとも１つのシェル３４で被覆された強誘電性コアである。
【０４６１】
１つの実施形態によれば、ナノ粒子３はコア３３／シェル３４ナノ粒子であり、コア３３は、磁性材料、プラズモン材料、誘電材料、発光材料、圧電材料、焦電材料、強誘電性材料、電気絶縁材料、断熱材料または触媒材料の群において選択される少なくとも１つのシェル３４で被覆された光散乱コアである。
【０４６２】
１つの実施形態によれば、ナノ粒子３はコア３３／シェル３４ナノ粒子であり、コア３３は、磁性材料、プラズモン材料、誘電材料、発光材料、圧電材料、焦電材料、強誘電性材料、光散乱材料、断熱材料または触媒材料の群において選択される少なくとも１つのシェル３４で被覆された電気絶縁コアである。
【０４６３】
１つの実施形態によれば、ナノ粒子３はコア３３／シェル３４ナノ粒子であり、コア３３は、磁性材料、プラズモン材料、誘電材料、発光材料、圧電材料、焦電材料、強誘電性材料、光散乱材料、電気絶縁材料または触媒材料の群において選択される少なくとも１つのシェル３４で被覆された断熱コアである。
【０４６４】
１つの実施形態によれば、ナノ粒子３はコア３３／シェル３４ナノ粒子であり、コア３３は、磁性材料、プラズモン材料、誘電材料、発光材料、圧電材料、焦電材料、強誘電性材料、光散乱材料、電気絶縁材料または断熱材料の群において選択される少なくとも１つのシェル３４で被覆された触媒コアである。
【０４６５】
１つの実施形態によれば、ナノ粒子３はコア３３／シェル３６ナノ粒子であり、コア３３は絶縁体シェル３６で被覆される。この実施形態では、絶縁体シェル３６はコア３３の凝集を防止する。
【０４６６】
１つの実施形態によれば、絶縁体シェル３６は、少なくとも０．１ｎｍ、０．２ｎｍ、０．３ｎｍ、０．４ｎｍ、０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、または５００ｎｍの厚さを有する。
【０４６７】
１つの実施形態によれば、図５Ｄおよび図５Ｈに示されるように、ナノ粒子３はコア３３／シェル（３４、３５、３６）ナノ粒子であり、コア３３は少なくとも１つのシェル（３４、３５）および絶縁体シェル３６で被覆される。
【０４６８】
１つの実施形態によれば、ナノ粒子３のコア３３を被覆するシェル（３４、３５、３６）は同じ材料から構成され得る。
【０４６９】
１つの実施形態によれば、ナノ粒子３のコア３３を被覆するシェル（３４、３５、３６）は少なくとも２つの異なる材料から構成され得る。
【０４７０】
１つの実施形態によれば、ナノ粒子３のコア３３を被覆するシェル（３４、３５、３６）は同じ厚さを有し得る。
【０４７１】
１つの実施形態によれば、ナノ粒子３のコア３３を被覆するシェル（３４、３５、３６）は異なる厚さを有し得る。
【０４７２】
１つの実施形態によれば、ナノ粒子３のコア３３を被覆する各シェル（３４、３５、３６）はコア３３全体にわたって均一な厚さを有し、すなわち各シェル（３４、３５、３６）は、コア３３全体にわたって同じ厚さを有する。
【０４７３】
１つの実施形態によれば、ナノ粒子３のコア３３を被覆する各シェル（３４、３５、３６）はコア３３に沿って不均一な厚さを有し、すなわち前記厚さはコア３３に沿って変動する。
【０４７４】
１つの実施形態によれば、ナノ粒子３はコア３３／絶縁体シェル３６ナノ粒子であり、絶縁体シェル３６の例としては下記が挙げられるが、それらに限定されない：非多孔性ＳｉＯ２、メソポーラスＳｉＯ２、非多孔性ＭｇＯ、メソポーラスＭｇＯ、非多孔性ＺｎＯ、メソポーラスＺｎＯ、非多孔性Ａｌ２Ｏ３、メソポーラスＡｌ２Ｏ３、非多孔性ＺｒＯ２、メソポーラスＺｒＯ２、非多孔性ＴｉＯ２、メソポーラスＴｉＯ２、非多孔性ＳｎＯ２、メソポーラスＳｎＯ２、またはそれらの混合物。前記絶縁体シェル３６は酸化に対する補助障壁として作用し、良好な熱伝導体である場合熱を放出させる。
【０４７５】
１つの実施形態によれば、図５Ｅに示されるように、ナノ粒子３は２Ｄ構造を有するコア３３／クラウン３７ナノ粒子であり、コア３３は少なくとも１つのクラウン３７で被覆される。
【０４７６】
１つの実施形態によれば、ナノ粒子３はコア３３／クラウン３７ナノ粒子であり、コア３３は少なくとも１つの材料層を含むクラウン３７で被覆される。
【０４７７】
１つの実施形態によれば、ナノ粒子３はコア３３／クラウン３７ナノ粒子であり、コア３３およびクラウン３７は同じ材料から構成される。
【０４７８】
１つの実施形態によれば、ナノ粒子３はコア３３／クラウン３７ナノ粒子であり、コア３３およびクラウン３７は少なくとも２つの異なる材料から構成される。
【０４７９】
１つの実施形態によれば、ナノ粒子３はコア３３／クラウン３７ナノ粒子であり、コア３３は、磁性材料、プラズモン材料、誘電材料、圧電材料、焦電材料、強誘電性材料、光散乱材料、電気絶縁材料、断熱材料または触媒材料の群において選択される少なくとも１つのクラウン３７で被覆された発光コアである。
【０４８０】
１つの実施形態によれば、ナノ粒子３はコア３３／クラウン３７ナノ粒子であり、コア３３は、発光材料、プラズモン材料、誘電材料、圧電材料、焦電材料、強誘電性材料、光散乱材料、電気絶縁材料、断熱材料、または触媒材料の群において選択される少なくとも１つのクラウン３７で被覆された磁性コアである。
【０４８１】
１つの実施形態によれば、ナノ粒子３はコア３３／クラウン３７ナノ粒子であり、コア３３は、磁性材料、発光材料、誘電材料、圧電材料、焦電材料、強誘電性材料、光散乱材料、電気絶縁材料、断熱材料または触媒材料の群において選択される少なくとも１つのクラウン３７で被覆されたプラズモンコアである。
【０４８２】
１つの実施形態によれば、ナノ粒子３はコア３３／クラウン３７ナノ粒子であり、コア３３は、磁性材料、プラズモン材料、発光材料、圧電材料、焦電材料、強誘電性材料、光散乱材料、電気絶縁材料、断熱材料または触媒材料の群において選択される少なくとも１つのクラウン３７で被覆された誘電体コアである。
【０４８３】
１つの実施形態によれば、ナノ粒子３はコア３３／クラウン３７ナノ粒子であり、コア３３は、磁性材料、プラズモン材料、誘電材料、発光材料、焦電材料、強誘電性材料、光散乱材料、電気絶縁材料、断熱材料または触媒材料の群において選択される少なくとも１つのクラウン３７で被覆された圧電コアである。
【０４８４】
１つの実施形態によれば、ナノ粒子３はコア３３／クラウン３７ナノ粒子であり、コア３３は、磁性材料、プラズモン材料、誘電材料、発光材料、圧電材料、強誘電性材料、光散乱材料、電気絶縁材料、断熱材料または触媒材料の群において選択される少なくとも１つのクラウン３７で被覆された焦電コアである。
【０４８５】
１つの実施形態によれば、ナノ粒子３はコア３３／クラウン３７ナノ粒子であり、コア３３は、磁性材料、プラズモン材料、誘電材料、発光材料、圧電材料、焦電材料、光散乱材料、電気絶縁材料、断熱材料または触媒材料の群において選択される少なくとも１つのクラウン３７で被覆された強誘電性コアである。
【０４８６】
１つの実施形態によれば、ナノ粒子３はコア３３／クラウン３７ナノ粒子であり、コア３３は、磁性材料、プラズモン材料、誘電材料、発光材料、圧電材料、焦電材料、強誘電性材料、電気絶縁材料、断熱材料または触媒材料の群において選択される少なくとも１つのクラウン３７で被覆された光散乱コアである。
【０４８７】
１つの実施形態によれば、ナノ粒子３はコア３３／クラウン３７ナノ粒子であり、コア３３は、磁性材料、プラズモン材料、誘電材料、発光材料、圧電材料、焦電材料、強誘電性材料、光散乱材料、断熱材料または触媒材料の群において選択される少なくとも１つのクラウン３７で被覆された電気絶縁コアである。
【０４８８】
１つの実施形態によれば、ナノ粒子３はコア３３／クラウン３７ナノ粒子であり、コア３３は磁性材料、プラズモン材料、誘電材料、発光材料、圧電材料、焦電材料、強誘電性材料、光散乱材料、電気絶縁材料または触媒材料の群において選択される少なくとも１つのクラウン３７で被覆された断熱コアである。
【０４８９】
１つの実施形態によれば、ナノ粒子３はコア３３／クラウン３７ナノ粒子であり、コア３３は、磁性材料、プラズモン材料、誘電材料、発光材料、圧電材料、焦電材料、強誘電性材料、光散乱材料、電気絶縁材料または断熱材料の群において選択される少なくとも１つのクラウン３７で被覆された触媒コアである。
【０４９０】
１つの実施形態によれば、ナノ粒子３はコア３３／クラウン３７ナノ粒子であり、コア３３は、絶縁体クラウンで被覆される。この実施形態では、絶縁体クラウンはコア３３の凝集を防止する。
【０４９１】
１つの実施形態によれば、少なくとも２つの異なるナノ粒子の組み合わせを含むコロイド懸濁液が発明の方法のために使用される。この実施形態では、得られた粒子１は異なる特性を示すであろう。
【０４９２】
１つの実施形態によれば、ナノ粒子３のコロイド懸濁液は、少なくとも１つの発光ナノ粒子、および、磁性ナノ粒子、プラズモニックナノ粒子、誘電体ナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０４９３】
好ましい実施形態では、ナノ粒子３のコロイド懸濁液は少なくとも２つの異なる発光ナノ粒子を含み、前記発光ナノ粒子は異なる発光波長を有する。
【０４９４】
好ましい実施形態では、ナノ粒子３のコロイド懸濁液は少なくとも２つの異なる発光ナノ粒子を含み、少なくとも１つの発光ナノ粒子は５００〜５６０ｎｍの範囲の波長で出射し、少なくとも１つの発光ナノ粒子は６００〜２５００ｎｍの範囲の波長で出射する。この実施形態では、粒子１は、可視スペクトルの緑色領域で出射する少なくとも１つの発光ナノ粒子および可視スペクトルの赤色領域で出射する少なくとも１つの発光ナノ粒子を含み、よって、青色ＬＥＤと組み合わされた粒子１は白色光発光体となるであろう。
【０４９５】
好ましい実施形態では、ナノ粒子３のコロイド懸濁液は少なくとも２つの異なる発光ナノ粒子を含み、少なくとも１つの発光ナノ粒子は４００〜４９０ｎｍの範囲の波長で出射し、少なくとも１つの発光ナノ粒子は６００〜２５００ｎｍの範囲の波長で出射する。この実施形態では、粒子１は、可視スペクトルの青色領域で出射する少なくとも１つの発光ナノ粒子および可視スペクトルの赤色領域で出射する少なくとも１つの発光ナノ粒子を含み、よって粒子１は白色光発光体となるであろう。
【０４９６】
好ましい実施形態では、ナノ粒子３のコロイド懸濁液は少なくとも２つの異なる発光ナノ粒子を含み、少なくとも１つの発光ナノ粒子は４００〜４９０ｎｍの範囲の波長で出射し、少なくとも１つの発光ナノ粒子は５００〜５６０ｎｍの範囲の波長で出射する。この実施形態では、ナノ粒子３のコロイド懸濁液は可視スペクトルの青色領域で出射する少なくとも１つの発光ナノ粒子および可視スペクトルの緑色領域で出射する少なくとも１つの発光ナノ粒子を含む。
【０４９７】
好ましい実施形態では、ナノ粒子３のコロイド懸濁液は３つの異なる発光ナノ粒子を含み、前記発光ナノ粒子は異なる発光波長または色を出射する。
【０４９８】
好ましい実施形態では、ナノ粒子３のコロイド懸濁液は少なくとも３つの異なる発光ナノ粒子を含み、少なくとも１つの発光ナノ粒子は４００〜４９０ｎｍの範囲の波長で出射し、少なくとも１つの発光ナノ粒子は５００〜５６０ｎｍの範囲の波長で出射し、少なくとも１つの発光ナノ粒子は６００〜２５００ｎｍの範囲の波長で出射する。この実施形態では、ナノ粒子３のコロイド懸濁液は可視スペクトルの青色領域で出射する少なくとも１つの発光ナノ粒子、可視スペクトルの緑色領域で出射する少なくとも１つの発光ナノ粒子、および可視スペクトルの赤色領域で出射する少なくとも１つの発光ナノ粒子を含む。
【０４９９】
１つの実施形態によれば、ナノ粒子３のコロイド懸濁液は、少なくとも１つの磁性ナノ粒子、および発光ナノ粒子、プラズモニックナノ粒子、誘電体ナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０５００】
１つの実施形態によれば、ナノ粒子３のコロイド懸濁液は、少なくとも１つのプラズモニックナノ粒子、および発光ナノ粒子、磁性ナノ粒子、誘電体ナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０５０１】
１つの実施形態によれば、ナノ粒子３のコロイド懸濁液は、少なくとも１つの誘電体ナノ粒子、および発光ナノ粒子、磁性ナノ粒子、プラズモニックナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０５０２】
１つの実施形態によれば、ナノ粒子３のコロイド懸濁液は、少なくとも１つの圧電性ナノ粒子、および発光ナノ粒子、磁性ナノ粒子、誘電体ナノ粒子、プラズモニックナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０５０３】
１つの実施形態によれば、ナノ粒子３のコロイド懸濁液は、少なくとも１つの焦電ナノ粒子、および発光ナノ粒子、磁性ナノ粒子、誘電体ナノ粒子、プラズモニックナノ粒子、圧電性ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０５０４】
１つの実施形態によれば、ナノ粒子３のコロイド懸濁液は、少なくとも１つの強誘電性ナノ粒子、および発光ナノ粒子、磁性ナノ粒子、誘電体ナノ粒子、プラズモニックナノ粒子、圧電性ナノ粒子、焦電ナノ粒子、光散乱ナノ粒子、電気絶縁ナノ粒子、断熱ナノ粒子、または触媒ナノ粒子の群において選択される少なくとも１つのナノ粒子３を含む。
【０５０５】
１つの実施形態によれば、ナノ粒子３のコロイド懸濁液は、少なくとも１つの光散乱ナノ粒子、および発光ナノ粒子、磁性ナノ粒子、誘電体ナノ粒子、プラズモニックナノ粒子、圧電性ナノ粒子、焦電ナノ粒子、強誘電性ナノ粒子、電気絶縁ナノ粒子、断熱ナノ粒子、または触媒ナノ粒子の群において選択される少なくとも１つのナノ粒子３を含む。
【０５０６】
１つの実施形態によれば、ナノ粒子３のコロイド懸濁液は、少なくとも１つの電気絶縁ナノ粒子、および発光ナノ粒子、磁性ナノ粒子、誘電体ナノ粒子、プラズモニックナノ粒子、圧電性ナノ粒子、焦電ナノ粒子、強誘電性ナノ粒子、光散乱ナノ粒子、断熱ナノ粒子、または触媒ナノ粒子の群において選択される少なくとも１つのナノ粒子３を含む。
【０５０７】
１つの実施形態によれば、ナノ粒子３のコロイド懸濁液は、少なくとも１つの断熱ナノ粒子、および発光ナノ粒子、磁性ナノ粒子、誘電体ナノ粒子、プラズモニックナノ粒子、圧電性ナノ粒子、焦電ナノ粒子、強誘電性ナノ粒子、光散乱ナノ粒子、電気絶縁ナノ粒子、または触媒ナノ粒子の群において選択される少なくとも１つのナノ粒子３を含む。
【０５０８】
１つの実施形態によれば、ナノ粒子３のコロイド懸濁液は、少なくとも１つの触媒ナノ粒子、および発光ナノ粒子、磁性ナノ粒子、誘電体ナノ粒子、プラズモニックナノ粒子、圧電性ナノ粒子、焦電ナノ粒子、強誘電性ナノ粒子、光散乱ナノ粒子、電気絶縁ナノ粒子、または断熱ナノ粒子の群において選択される少なくとも１つのナノ粒子３を含む。
【０５０９】
１つの実施形態によれば、ナノ粒子３のコロイド懸濁液は、シェルを有さない少なくとも１つのナノ粒子３、およびコア３３／シェル３４ナノ粒子３およびコア３３／絶縁体シェル３６ナノ粒子３の群において選択される少なくとも１つのナノ粒子３を含む。
【０５１０】
１つの実施形態によれば、ナノ粒子３のコロイド懸濁液は、少なくとも１つのコア３３／シェル３４ナノ粒子３、およびシェルを有さないナノ粒子３およびコア３３／絶縁体シェル３６ナノ粒子３の群において選択される少なくとも１つのナノ粒子３を含む。
【０５１１】
１つの実施形態によれば、ナノ粒子３のコロイド懸濁液は、少なくとも１つのコア３３／絶縁体シェル３６ナノ粒子３、およびシェルを有さないナノ粒子３およびコア３３／シェル３４ナノ粒子３の群において選択される少なくとも１つのナノ粒子３を含む。
【０５１２】
１つの実施形態によれば、ナノ粒子３のコロイド懸濁液は少なくとも２つのナノ粒子３を含む。
【０５１３】
好ましい実施形態では、粒子１は、少なくとも１つの発光ナノ粒子、および少なくとも１つのプラズモニックナノ粒子を含む。
【０５１４】
１つの実施形態によれば、粒子１中に含まれるナノ粒子３の数は、無機材料２を生成させる化学種とナノ粒子３の間のモル比または質量比に主に依存する。
【０５１５】
１つの実施形態によれば、ナノ粒子３は、粒子１の少なくとも０．０１重量％、０．０５重量％、０．１重量％、０．１５重量％、０．２重量％、０．２５重量％、０．３重量％、０．３５重量％、０．４重量％、０．４５重量％、０．５重量％、０．５５重量％、０．６重量％、０．６５重量％、０．７重量％、０．７５重量％、０．８重量％、０．８５重量％、０．９重量％、０．９５重量％、１重量％、２重量％、３重量％、４重量％、５重量％、６重量％、７重量％、８重量％、９重量％、１０重量％、１１重量％、１２重量％、１３重量％、１４重量％、１５重量％、１６重量％、１７重量％、１８重量％、１９重量％、２０重量％、２１重量％、２２重量％、２３重量％、２４重量％、２５重量％、２６重量％、２７重量％、２８重量％、２９重量％、３０重量％、３１重量％、３２重量％、３３重量％、３４重量％、３５重量％、３６重量％、３７重量％、３８重量％、３９重量％、４０重量％、４１重量％、４２重量％、４３重量％、４４重量％、４５重量％、４６重量％、４７重量％、４８重量％、４９重量％、５０重量％、５１重量％、５２重量％、５３重量％、５４重量％、５５重量％、５６重量％、５７重量％、５８重量％、５９重量％、６０重量％、６１重量％、６２重量％、６３重量％、６４重量％、６５重量％、６６重量％、６７重量％、６８重量％、６９重量％、７０重量％、７１重量％、７２重量％、７３重量％、７４重量％、７５重量％、７６重量％、７７重量％、７８重量％、７９重量％、８０重量％、８１重量％、８２重量％、８３重量％、８４重量％、８５重量％、８６重量％、８７重量％、８８重量％、８９重量％、９０重量％、９１重量％、９２重量％、９３重量％、９４重量％、９５重量％、９６重量％、９７重量％、９８重量％、または９９重量％を表す。
【０５１６】
１つの実施形態によれば、粒子１中のナノ粒子３の充填量は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、または９９％である。
【０５１７】
１つの実施形態によれば、粒子１中のナノ粒子３の充填量は０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、または９９％未満である。
【０５１８】
１つの実施形態によれば、ナノ粒子３は、物理的取り込みまたは静電引力により粒子１中に封入されない。
【０５１９】
１つの実施形態によれば、ナノ粒子３および無機材料２は静電引力、または官能化シラン系カップリング剤により結合または連結されない。
【０５２０】
１つの実施形態によれば、ナノ粒子３はＲＯＨＳ適合である。
【０５２１】
１つの実施形態によれば、ナノ粒子３は、重量で、１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満のカドミウムを含む。
【０５２２】
１つの実施形態によれば、ナノ粒子３は、重量で、１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満の鉛を含む。
【０５２３】
１つの実施形態によれば、ナノ粒子３は、重量で、１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満の水銀を含む。
【０５２４】
１つの実施形態によれば、ナノ粒子３はコロイドナノ粒子である。
【０５２５】
１つの実施形態によれば、ナノ粒子３は荷電ナノ粒子である。
【０５２６】
１つの実施形態によれば、ナノ粒子３は荷電ナノ粒子ではない。
【０５２７】
１つの実施形態によれば、ナノ粒子３は正電荷を持つナノ粒子ではない。
【０５２８】
１つの実施形態によれば、ナノ粒子３は負電荷を持つナノ粒子ではない。
【０５２９】
１つの実施形態によれば、ナノ粒子３は有機ナノ粒子である。
【０５３０】
１つの実施形態によれば、有機ナノ粒子は、カーボンナノチューブ、グラフェンおよびその化学的誘導体、グラフィン、フラーレン、ナノダイヤモンド、窒化ホウ素ナノチューブ、窒化ホウ素ナノシート、ホスホレンおよびＳｉ２ＢＮの群において選択される材料から構成される。
【０５３１】
１つの実施形態によれば、有機ナノ粒子は有機材料を含む。
【０５３２】
１つの実施形態では、有機材料は下記から選択され：ポリアクリレート；ポリメタクリレート；ポリアクリルアミド；ポリエステル；ポリエーテル；ポリオレフィン（またはポリアルケン）；多糖；ポリアミド；またはそれらの混合物；好ましくは、有機材料は有機ポリマーである。
【０５３３】
１つの実施形態によれば、有機材料は、炭素を含む任意の要素および／または材料、好ましくは少なくとも１つの炭素−水素結合を含む任意の要素および／または材料を示す。
【０５３４】
１つの実施形態によれば、有機材料は天然または合成であってもよい。
【０５３５】
１つの実施形態によれば、有機材料は小有機化合物または有機ポリマーである。
【０５３６】
１つの実施形態によれば、有機ポリマーは下記から選択される：ポリアクリレート；ポリメタクリレート；ポリアクリルアミド；ポリアミド；ポリエステル；ポリエーテル；ポリオレフィン；多糖；ポリウレタン（またはポリカルバメート）、ポリスチレン；ポリアクリロニトリル−ブタジエン−スチレン（ＡＢＳ）；ポリカーボネート；ポリ（スチレンアクリロニトリル）；ビニルポリマー、例えばポリ塩化ビニル；ポリビニルアルコール、ポリ酢酸ビニル、ポリビニルピロリドン、ポリビニルピリジン、ポリビニルイミダゾール；ポリ（ｐ−フェニレンオキシド）；ポリスルホン；ポリエーテルスルホン；ポリエチレンイミン；ポリフェニルスルホン；ポリ（アクリロニトリルスチレンアクリレート）；ポリエポキシド、ポリチオフェン、ポリピロール；ポリアニリン；ポリアリールエーテルケトン；ポリフラン；ポリイミド；ポリイミダゾール；ポリエーテルイミド；ポリケトン；ポリヌクレオチド；ポリスチレンスルホン酸；ポリエーテルイミン；ポリアミド酸；またはそれらの任意の組み合わせおよび／または誘導体および／またはコポリマー。
【０５３７】
１つの実施形態によれば、有機ポリマーは、好ましくはポリ（メチルアクリレート）、ポリ（エチルアクリレート）、ポリ（プロピルアクリレート）、ポリ（ブチルアクリレート）、ポリ（ペンチルアクリレート）、およびポリ（ヘキシルアクリレート）から選択される、ポリアクリレートである。
【０５３８】
１つの実施形態によれば、有機ポリマーは、好ましくはポリ（メチルメタクリレート）、ポリ（エチルメタクリレート）、ポリ（プロピルメタクリレート）、ポリ（ブチルメタクリレート）、ポリ（ペンチルメタクリレート）、およびポリ（ヘキシルメタクリレート）から選択される、ポリメタクリレートである。１つの実施形態によれば、有機ポリマーはポリ（メチルメタクリレート）（ＰＭＭＡ）である。
【０５３９】
１つの実施形態によれば、有機ポリマーは、好ましくはポリ（アクリルアミド）；ポリ（メチルアクリルアミド）、ポリ（ジメチルアクリルアミド）、ポリ（エチルアクリルアミド）、ポリ（ジエチルアクリルアミド）、ポリ（プロピルアクリルアミド）、ポリ（イソプロピルアクリルアミド）；ポリ（ブチルアクリルアミド）；ならびにポリ（ｔｅｒｔ−ブチルアクリルアミド）から選択されるポリアクリルアミドである。
【０５４０】
１つの実施形態によれば、有機ポリマーは、好ましくはポリ（グリコール酸）（ＰＧＡ）、ポリ（乳酸）（ＰＬＡ）、ポリ（カプロラクトン）（ＰＣＬ）、ポリヒドロキシアルカノエート（ＰＨＡ）、ポリヒドロキシブチラート（ＰＨＢ）、ポリエチレンアジパート、ポリブチレンスクシネート、ポリ（エチレンテレフタレート）、ポリ（ブチレンテレフタレート）、ポリ（トリメチレンテレフタレート）、ポリアリーレートまたはそれらの任意の組み合わせから選択されるポリエステルである。
【０５４１】
１つの実施形態によれば、有機ポリマーは、好ましくは脂肪族ポリエーテル、例えばポリ（グリコールエーテル）またはまたは芳香族ポリエーテルから選択されるポリエーテルである。１つの実施形態によれば、ポリエーテルは下記から選択される：ポリ（メチレンオキシド）；ポリ（エチレングリコール）／ポリ（エチレンオキシド）、ポリ（プロピレングリコール）およびポリ（テトラヒドロフラン）。
【０５４２】
１つの実施形態によれば、有機ポリマーは、好ましくはポリ（エチレン）、ポリ（プロピレン）、ポリ（ブタジエン）、ポリ（メチルペンテン）、ポリ（ブタン）およびポリ（イソブチレン）から選択されるポリオレフィン（またはポリアルケン）である。
【０５４３】
１つの実施形態によれば、有機ポリマーは、キトサン、デキストラン、ヒアルロン酸、アミロース、アミロペクチン、プルラン、ヘパリン、キチン、セルロース、デキストリン、デンプン、ペクチン、アルギナート、カラゲナン、フカン、カードラン、キシラン、ポリグルロン酸、キサンタン、アラビナン、ポリマンヌロン酸およびそれらの誘導体から選択される多糖である。
【０５４４】
１つの実施形態によれば、有機ポリマーは、好ましくはポリカプロラクタム、ポリアウロアミド（ｐｏｌｙａｕｒｏａｍｉｄｅ）、ポリウンデカナミド、ポリテトラメチレンアジパミド、ポリヘキサメチレンアジパミド（ナイロンとも呼ばれる）、ポリヘキサメチレンノナンジアミド、ポリヘキサメチレンセバカミド、ポリヘキサメチレンドデカンジアミド；ポリデカメチレンセバカミド；ポリヘキサメチレンイソフタルアミド；ポリメタキシレンアジパミド；ポリメタフェニレンイソフタルアミド；ポリパラフェニレンテレフタルアミド；ポリフタルイミドから選択されるポリアミドである。
【０５４５】
１つの実施形態によれば、有機ポリマーは天然または合成ポリマーである。
【０５４６】
１つの実施形態によれば、有機ポリマーは有機反応、ラジカル重合、重縮合、重付加、または開環重合（ＲＯＰ）により合成される。
【０５４７】
１つの実施形態によれば、有機ポリマーはホモポリマーまたはコポリマーである。１つの実施形態によれば、有機ポリマーは直鎖、分枝であり、および／または架橋されている。１つの実施形態によれば、分枝有機ポリマーはブラシポリマー（または櫛形ポリマとも呼ばれる）であり、またはデンドリマーである。
【０５４８】
１つの実施形態によれば、有機ポリマーはアモルファス、半結晶または結晶である。１つの実施形態によれば、有機ポリマーは熱可塑性ポリマーまたはエラストマーである。
【０５４９】
１つの実施形態によれば、有機ポリマーは高分子電解質ではない。
【０５５０】
１つの実施形態によれば、有機ポリマーは親水性ポリマーではない。
【０５５１】
１つの実施形態によれば、有機ポリマーは、２０００ｇ／ｍｏｌ〜５．１０６ｇ／ｍｏｌ、好ましくは５０００ｇ／ｍｏｌ〜４．１０６ｇ／ｍｏｌ；６０００〜４．１０６；７０００〜４．１０６；８０００〜４．１０６；９０００〜４．１０６；１００００〜４．１０６；１５０００〜４．１０６；２００００〜４．１０６；２５０００〜４．１０６；３００００〜４．１０６；３５０００〜４．１０６；４００００〜４．１０６；４５０００〜４．１０６；５００００〜４．１０６；５５０００〜４．１０６；６００００〜４．１０６；６５０００〜４．１０６；７００００〜４．１０６；７５０００〜４．１０６；８００００〜４．１０６；８５０００〜４．１０６；９００００〜４．１０６；９５０００〜４．１０６；１０００００〜４．１０６；２０００００〜４．１０６；３０００００〜４．１０６；４０００００〜４．１０６；５０００００〜４．１０６；６０００００〜４．１０６；７０００００〜４．１０６；８０００００〜４．１０６；９０００００〜４．１０６；１．１０６〜４．１０６；２．１０６〜４．１０６；３．１０６ｇ／ｍｏｌ〜４．１０６ｇ／ｍｏｌの範囲の平均分子量を有する。
【０５５２】
１つの実施形態によれば、ナノ粒子３は無機ナノ粒子である。
【０５５３】
１つの実施形態によれば、ナノ粒子３は無機材料を含む。前記無機材料は、無機材料２と同じか、または異なる。
【０５５４】
１つの実施形態によれば、粒子１は少なくとも１つの無機ナノ粒子および少なくとも１つの有機ナノ粒子を含む。
【０５５５】
１つの実施形態によれば、ナノ粒子３はＺｎＯナノ粒子ではない。
【０５５６】
１つの実施形態によれば、ナノ粒子３は金属ナノ粒子ではない。
【０５５７】
１つの実施形態によれば、粒子１は金属ナノ粒子だけを含まない。
【０５５８】
１つの実施形態によれば、粒子１は磁性ナノ粒子だけを含まない。
【０５５９】
１つの実施形態によれば、無機ナノ粒子はコロイドナノ粒子である。
【０５６０】
１つの実施形態によれば、無機ナノ粒子はアモルファスである。
【０５６１】
１つの実施形態によれば、無機ナノ粒子は結晶である。
【０５６２】
１つの実施形態によれば、無機ナノ粒子は全体的に結晶である。
【０５６３】
１つの実施形態によれば、無機ナノ粒子は部分的に結晶である。
【０５６４】
１つの実施形態によれば、無機ナノ粒子は単結晶である。
【０５６５】
１つの実施形態によれば、無機ナノ粒子は多結晶である。この実施形態では、各無機ナノ粒子は少なくとも１つの結晶粒界を含む。
【０５６６】
１つの実施形態によれば、無機ナノ粒子はナノ結晶である。
【０５６７】
１つの実施形態によれば、無機ナノ粒子は半導体ナノ結晶である。
【０５６８】
１つの実施形態によれば、無機ナノ粒子は、金属、ハロゲン化物、カルコゲナイド、リン化物、硫化物、メタロイド、金属合金、セラミック、例えば、例として酸化物、炭化物、または窒化物の群において選択される材料から構成される。前記無機ナノ粒子は当業者に知られているプロトコルを用いて調製される。
【０５６９】
１つの実施形態によれば、無機ナノ粒子は、金属ナノ粒子、ハロゲン化物ナノ粒子、カルコゲナイドナノ粒子、リン化物ナノ粒子、硫化物ナノ粒子、メタロイドナノ粒子、金属合金ナノ粒子、蛍光体ナノ粒子、ペロブスカイトナノ粒子、セラミックナノ粒子、例えば、例として酸化物ナノ粒子、炭化物ナノ粒子、窒化物ナノ粒子、またはそれらの混合物の群において選択される。前記ナノ粒子は当業者に知られているプロトコルを用いて調製される。
【０５７０】
１つの実施形態によれば、無機ナノ粒子は、金属ナノ粒子、ハロゲン化物ナノ粒子、カルコゲナイドナノ粒子、リン化物ナノ粒子、硫化物ナノ粒子、メタロイドナノ粒子、金属合金ナノ粒子、蛍光体ナノ粒子、ペロブスカイトナノ粒子、セラミックナノ粒子、例えば、例として酸化物ナノ粒子、炭化物ナノ粒子、窒化物ナノ粒子、またはそれらの混合物から選択され、好ましくは半導体ナノ結晶である。
【０５７１】
１つの実施形態によれば、カルコゲナイドは、Ｏ、Ｓ、Ｓｅ、Ｔｅ、Ｐｏの群において選択される少なくとも１つのカルコゲンアニオン、および少なくとも１つ以上の陽性元素からなる化学化合物である。
【０５７２】
１つの実施形態によれば、金属ナノ粒子は、金ナノ粒子、銀ナノ粒子、銅ナノ粒子、バナジウムナノ粒子、白金ナノ粒子、パラジウムナノ粒子、ルテニウムナノ粒子、レニウムナノ粒子、イットリウムナノ粒子、水銀ナノ粒子、カドミウムナノ粒子、オスミウムナノ粒子、クロムナノ粒子、タンタルナノ粒子、マンガンナノ粒子、亜鉛ナノ粒子、ジルコニウムナノ粒子、ニオブナノ粒子、モリブデンナノ粒子、ロジウムナノ粒子、タングステンナノ粒子、イリジウムナノ粒子、ニッケルナノ粒子、鉄ナノ粒子、またはコバルトナノ粒子の群において選択される。
【０５７３】
１つの実施形態によれば、炭化物ナノ粒子の例としては下記が挙げられるが、それらに限定されず：ＳｉＣ、ＷＣ、ＢＣ、ＭｏＣ、ＴｉＣ、Ａｌ４Ｃ３、ＬａＣ２、ＦｅＣ、ＣｏＣ、ＨｆＣ、ＳｉｘＣｙ、ＷｘＣｙ、ＢｘＣｙ、ＭｏｘＣｙ、ＴｉｘＣｙ、ＡｌｘＣｙ、ＬａｘＣｙ、ＦｅｘＣｙ、ＣｏｘＣｙ、ＨｆｘＣｙ、またはそれらの混合物；ｘおよびｙは同時に０であることはなく、かつｘ≠０である条件で、ｘおよびｙは独立して０〜５の１０進数である。
【０５７４】
１つの実施形態によれば、酸化物ナノ粒子の例としては下記が挙げられるが、それらに限定されない：ＳｉＯ２、Ａｌ２Ｏ３、ＴｉＯ２、ＺｒＯ２、ＺｎＯ、ＭｇＯ、ＳｎＯ２、Ｎｂ２Ｏ５、ＣｅＯ２、ＢｅＯ、ＩｒＯ２、ＣａＯ、Ｓｃ２Ｏ３、ＮｉＯ、Ｎａ２Ｏ、ＢａＯ、Ｋ２Ｏ、ＰｂＯ、Ａｇ２Ｏ、Ｖ２Ｏ５、ＴｅＯ２、ＭｎＯ、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、ＧｅＯ２、Ａｓ２Ｏ３、Ｆｅ２Ｏ３、Ｆｅ３Ｏ４、Ｔａ２Ｏ５、Ｌｉ２Ｏ、ＳｒＯ、Ｙ２Ｏ３、ＨｆＯ２、ＷＯ２、ＭｏＯ２、Ｃｒ２Ｏ３、Ｔｃ２Ｏ７、ＲｅＯ２、ＲｕＯ２、Ｃｏ３Ｏ４、ＯｓＯ、ＲｈＯ２、Ｒｈ２Ｏ３、ＰｔＯ、ＰｄＯ、ＣｕＯ、Ｃｕ２Ｏ、ＣｄＯ、ＨｇＯ、Ｔｌ２Ｏ、Ｇａ２Ｏ３、Ｉｎ２Ｏ３、Ｂｉ２Ｏ３、Ｓｂ２Ｏ３、ＰｏＯ２、ＳｅＯ２、Ｃｓ２Ｏ、Ｌａ２Ｏ３、Ｐｒ６Ｏ１１、Ｎｄ２Ｏ３、Ｌａ２Ｏ３、Ｓｍ２Ｏ３、Ｅｕ２Ｏ３、Ｔｂ４Ｏ７、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｇｄ２Ｏ３、またはそれらの混合物。
【０５７５】
１つの実施形態によれば、酸化物ナノ粒子の例としては下記が挙げられるが、それらに限定されない：酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物またはそれらの混合物。
【０５７６】
１つの実施形態によれば、窒化物ナノ粒子の例としては下記が挙げられるが、それらに限定されず：ＴｉＮ、Ｓｉ３Ｎ４、ＭｏＮ、ＶＮ、ＴａＮ、Ｚｒ３Ｎ４、ＨｆＮ、ＦｅＮ、ＮｂＮ、ＧａＮ、ＣｒＮ、ＡｌＮ、ＩｎＮ、ＴｉｘＮｙ、ＳｉｘＮｙ、ＭｏｘＮｙ、ＶｘＮｙ、ＴａｘＮｙ、ＺｒｘＮｙ、ＨｆｘＮｙ、ＦｅｘＮｙ、ＮｂｘＮｙ、ＧａｘＮｙ、ＣｒｘＮｙ、ＡｌｘＮｙ、ＩｎｘＮｙ、またはそれらの混合物；ｘおよびｙは同時に０であることはなく、かつｘ≠０である条件で、ｘおよびｙは独立して０〜５の１０進数である。
【０５７７】
１つの実施形態によれば、硫化物ナノ粒子の例としては下記が挙げられるが、それらに限定されず：ＳｉｙＳｘ、ＡｌｙＳｘ、ＴｉｙＳｘ、ＺｒｙＳｘ、ＺｎｙＳｘ、ＭｇｙＳｘ、ＳｎｙＳｘ、ＮｂｙＳｘ、ＣｅｙＳｘ、ＢｅｙＳｘ、ＩｒｙＳｘ、ＣａｙＳｘ、ＳｃｙＳｘ、ＮｉｙＳｘ、ＮａｙＳｘ、ＢａｙＳｘ、ＫｙＳｘ、ＰｂｙＳｘ、ＡｇｙＳｘ、ＶｙＳｘ、ＴｅｙＳｘ、ＭｎｙＳｘ、ＢｙＳｘ、ＰｙＳｘ、ＧｅｙＳｘ、ＡｓｙＳｘ、ＦｅｙＳｘ、ＴａｙＳｘ、ＬｉｙＳｘ、ＳｒｙＳｘ、ＹｙＳｘ、ＨｆｙＳｘ、ＷｙＳｘ、ＭｏｙＳｘ、ＣｒｙＳｘ、ＴｃｙＳｘ、ＲｅｙＳｘ、ＲｕｙＳｘ、ＣｏｙＳｘ、ＯｓｙＳｘ、ＲｈｙＳｘ、ＰｔｙＳｘ、ＰｄｙＳｘ、ＣｕｙＳｘ、ＡｕｙＳｘ、ＣｄｙＳｘ、ＨｇｙＳｘ、ＴｌｙＳｘ、ＧａｙＳｘ、ＩｎｙＳｘ、ＢｉｙＳｘ、ＳｂｙＳｘ、ＰｏｙＳｘ、ＳｅｙＳｘ、ＣｓｙＳｘ、混合硫化物、それらの混合硫化物またはそれらの混合物；ｘおよびｙは同時に０であることはなく、かつｘ≠０である条件で、ｘおよびｙは独立して０〜１０の１０進数である。
【０５７８】
１つの実施形態によれば、ハロゲン化物ナノ粒子の例としては下記が挙げられるが、それらに限定されない：ＢａＦ２、ＬａＦ３、ＣｅＦ３、ＹＦ３、ＣａＦ２、ＭｇＦ２、ＰｒＦ３、ＡｇＣｌ、ＭｎＣｌ２、ＮｉＣｌ２、Ｈｇ２Ｃｌ２、ＣａＣｌ２、ＣｓＰｂＣｌ３、ＡｇＢｒ、ＰｂＢｒ３、ＣｓＰｂＢｒ３、ＡｇＩ、ＣｕＩ、ＰｂＩ、ＨｇＩ２、ＢｉＩ３、ＣＨ３ＮＨ３ＰｂＩ３、ＣＨ３ＮＨ３ＰｂＣｌ３、ＣＨ３ＮＨ３ＰｂＢｒ３、ＣｓＰｂＩ３、ＦＡＰｂＢｒ３（ＦＡはホルムアミジニウムである）、またはそれらの混合物。
【０５７９】
１つの実施形態によれば、カルコゲナイドナノ粒子の例としては下記が挙げられるが、それらに限定されない：ＣｄＯ、ＣｄＳ、ＣｄＳｅ、ＣｄＴｅ、ＺｎＯ、ＺｎＳ、ＺｎＳｅ、ＺｎＴｅ、ＨｇＯ、ＨｇＳ、ＨｇＳｅ、ＨｇＴｅ、ＣｕＯ、Ｃｕ２Ｏ、ＣｕＳ、Ｃｕ２Ｓ、ＣｕＳｅ、ＣｕＴｅ、Ａｇ２Ｏ、Ａｇ２Ｓ、Ａｇ２Ｓｅ、Ａｇ２Ｔｅ、Ａｕ２Ｓ、ＰｄＯ、ＰｄＳ、Ｐｄ４Ｓ、ＰｄＳｅ、ＰｄＴｅ、ＰｔＯ、ＰｔＳ、ＰｔＳ２、ＰｔＳｅ、ＰｔＴｅ、ＲｈＯ２、Ｒｈ２Ｏ３、ＲｈＳ２、Ｒｈ２Ｓ３、ＲｈＳｅ２、Ｒｈ２Ｓｅ３、ＲｈＴｅ２、ＩｒＯ２、ＩｒＳ２、Ｉｒ２Ｓ３、ＩｒＳｅ２、ＩｒＴｅ２、ＲｕＯ２、ＲｕＳ２、ＯｓＯ、ＯｓＳ、ＯｓＳｅ、ＯｓＴｅ、ＭｎＯ、ＭｎＳ、ＭｎＳｅ、ＭｎＴｅ、ＲｅＯ２、ＲｅＳ２、Ｃｒ２Ｏ３、Ｃｒ２Ｓ３、ＭｏＯ２、ＭｏＳ２、ＭｏＳｅ２、ＭｏＴｅ２、ＷＯ２、ＷＳ２、ＷＳｅ２、Ｖ２Ｏ５、Ｖ２Ｓ３、Ｎｂ２Ｏ５、ＮｂＳ２、ＮｂＳｅ２、ＨｆＯ２、ＨｆＳ２、ＴｉＯ２、ＺｒＯ２、ＺｒＳ２、ＺｒＳｅ２、ＺｒＴｅ２、Ｓｃ２Ｏ３、Ｙ２Ｏ３、Ｙ２Ｓ３、ＳｉＯ２、ＧｅＯ２、ＧｅＳ、ＧｅＳ２、ＧｅＳｅ、ＧｅＳｅ２、ＧｅＴｅ、ＳｎＯ２、ＳｎＳ、ＳｎＳ２、ＳｎＳｅ、ＳｎＳｅ２、ＳｎＴｅ、ＰｂＯ、ＰｂＳ、ＰｂＳｅ、ＰｂＴｅ、ＭｇＯ、ＭｇＳ、ＭｇＳｅ、ＭｇＴｅ、ＣａＯ、ＣａＳ、ＳｒＯ、Ａｌ２Ｏ３、Ｇａ２Ｏ３、Ｇａ２Ｓ３、Ｇａ２Ｓｅ３、Ｉｎ２Ｏ３、Ｉｎ２Ｓ３、Ｉｎ２Ｓｅ３、Ｉｎ２Ｔｅ３、Ｌａ２Ｏ３、Ｌａ２Ｓ３、ＣｅＯ２、ＣｅＳ２、Ｐｒ６Ｏ１１、Ｎｄ２Ｏ３、ＮｄＳ２、Ｌａ２Ｏ３、Ｔｌ２Ｏ、Ｓｍ２Ｏ３、ＳｍＳ２、Ｅｕ２Ｏ３、ＥｕＳ２、Ｂｉ２Ｏ３、Ｓｂ２Ｏ３、ＰｏＯ２、ＳｅＯ２、Ｃｓ２Ｏ、Ｔｂ４Ｏ７、ＴｂＳ２、Ｄｙ２Ｏ３、Ｈｏ２Ｏ３、Ｅｒ２Ｏ３、ＥｒＳ２、Ｔｍ２Ｏ３、Ｙｂ２Ｏ３、Ｌｕ２Ｏ３、ＣｕＩｎＳ２、ＣｕＩｎＳｅ２、ＡｇＩｎＳ２、ＡｇＩｎＳｅ２、Ｆｅ２Ｏ３、Ｆｅ３Ｏ４、ＦｅＳ、ＦｅＳ２、Ｃｏ３Ｓ４、ＣｏＳｅ、Ｃｏ３Ｏ４、ＮｉＯ、ＮｉＳｅ２、ＮｉＳｅ、Ｎｉ３Ｓｅ４、Ｇｄ２Ｏ３、ＢｅＯ、ＴｅＯ２、Ｎａ２Ｏ、ＢａＯ、Ｋ２Ｏ、Ｔａ２Ｏ５、Ｌｉ２Ｏ、Ｔｃ２Ｏ７、Ａｓ２Ｏ３、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、またはそれらの混合物。
【０５８０】
１つの実施形態によれば、リン化物ナノ粒子の例としては下記が挙げられるが、それらに限定されない：ＩｎＰ、Ｃｄ３Ｐ２、Ｚｎ３Ｐ２、ＡｌＰ、ＧａＰ、ＴｌＰ、またはそれらの混合物。
【０５８１】
１つの実施形態によれば、メタロイドナノ粒子の例としては下記が挙げられるが、それらに限定されない：Ｓｉ、Ｂ、Ｇｅ、Ａｓ、Ｓｂ、Ｔｅ、またはそれらの混合物。
【０５８２】
１つの実施形態によれば、金属合金ナノ粒子の例としては下記が挙げられるが、それらに限定されない：Ａｕ−Ｐｄ、Ａｕ−Ａｇ、Ａｕ−Ｃｕ、Ｐｔ−Ｐｄ、Ｐｔ−Ｎｉ、Ｃｕ−Ａｇ、Ｃｕ−Ｓｎ、Ｒｕ−Ｐｔ、Ｒｈ−Ｐｔ、Ｃｕ−Ｐｔ、Ｎｉ−Ａｕ、Ｐｔ−Ｓｎ、Ｐｄ−Ｖ、Ｉｒ−Ｐｔ、Ａｕ−Ｐｔ、Ｐｄ−Ａｇ、Ｃｕ−Ｚｎ、Ｃｒ−Ｎｉ、Ｆｅ−Ｃｏ、Ｃｏ−Ｎｉ、Ｆｅ−Ｎｉまたはそれらの混合物。
【０５８３】
１つの実施形態によれば、ナノ粒子３は、吸湿性材料、例えば、例として蛍光体材料またはシンチレーター材料を含むナノ粒子である。
【０５８４】
１つの実施形態によれば、ナノ粒子３はペロブスカイトナノ粒子である。
【０５８５】
１つの実施形態によれば、ペロブスカイトは材料ＡｍＢｎＸ３ｐを含み、式中、Ａは、Ｂａ、Ｂ、Ｋ、Ｐｂ、Ｃｓ、Ｃａ、Ｃｅ、Ｎａ、Ｌａ、Ｓｒ、Ｔｈ、ＦＡ（ホルムアミジニウムＣＮ２Ｈ５＋）、またはそれらの混合物からなる群より選択され；ＢはＦｅ、Ｎｂ、Ｔｉ、Ｐｂ、Ｓｎ、Ｇｅ、Ｂｉ、Ｚｒ、またはそれらの混合物からなる群より選択され；ＸはＯ、ＣＩ、Ｂｒ、Ｉ、シアン化物、チオシアン酸、またはそれらの混合物からなる群より選択され；ｍ、ｎおよびｐは独立して０〜５の１０進数であり；ｍ、ｎおよびｐは同時に０であることはなく；ｍおよびｎは同時に０に等しくない。
【０５８６】
１つの実施形態によれば、ｍ、ｎおよびｐは０に等しくない。
【０５８７】
１つの実施形態によれば、ペロブスカイトの例としては下記が挙げられるが、それらに限定されない：Ｃｓ３Ｂｉ２Ｉ９、Ｃｓ３Ｂｉ２Ｃｌ９、Ｃｓ３Ｂｉ２Ｂｒ９、ＢＦｅＯ３、ＫＮｂＯ３、ＢａＴｉＯ３、ＣＨ３ＮＨ３ＰｂＩ３、ＣＨ３ＮＨ３ＰｂＣｌ３、ＣＨ３ＮＨ３ＰｂＢｒ３、ＦＡＰｂＢｒ３（ＦＡはホルムアミジニウムである）、ＦＡＰｂＣｌ３、ＦＡＰｂＩ３、ＣｓＰｂＣｌ３、ＣｓＰｂＢｒ３、ＣｓＰｂＩ３、ＣｓＳｎＩ３、ＣｓＳｎＣｌ３、ＣｓＳｎＢｒ３、ＣｓＧｅＣｌ３、ＣｓＧｅＢｒ３、ＣｓＧｅＩ３、ＦＡＰｂＣｌｘＢｒｙＩｚ（ｘ、ｙおよびｚは０〜５の独立した１０進数であり、同時に０に等しくない）。
【０５８８】
１つの実施形態によれば、ナノ粒子３は蛍光体ナノ粒子である。
【０５８９】
１つの実施形態によれば、無機ナノ粒子は蛍光体ナノ粒子である。
【０５９０】
１つの実施形態によれば、蛍光体ナノ粒子の例としては下記が挙げられるが、それらに限定されない：
−希土類ドープガーネットまたはガーネット、例えば、例としてＹ３Ａｌ５Ｏ１２、Ｙ３Ｇａ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、ＲＥ３−ｎＡｌ５Ｏ１２：Ｃｅｎ（ＲＥ＝Ｙ、Ｇｄ、Ｔｂ、Ｌｕ）、Ｇｄ３Ａｌ５Ｏ１２、Ｇｄ３Ｇａ５Ｏ１２、Ｌｕ３Ａｌ５Ｏ１２、Ｆｅ３Ａｌ２（ＳｉＯ４）３、（Ｌｕ（１−ｘ−ｙ）ＡｘＣｅｙ）３ＢｚＡｌ５Ｏ１２Ｃ２ｚ（Ａ＝Ｓｃ、Ｌａ、Ｇｄ、Ｔｂの少なくとも１つまたはその混合物、ＢはＭｇ、Ｓｒ、Ｃａ、Ｂａの少なくとも１つまたはその混合物、ＣはＦ、Ｃ、Ｂｒ、Ｉの少なくとも１つまたはその混合物、０≦ｘ≦０．５、０．００１≦ｙ≦０．２、および０．００１≦ｚ≦０．５）、（Ｌｕ０．９０Ｇｄ０．０７Ｃｅ０．０３）３Ｓｒ０．３４Ａｌ５Ｏ１２Ｆ０．６８、Ｍｇ３Ａｌ２（ＳｉＯ４）３、Ｍｎ３Ａｌ２（ＳｉＯ４）３、Ｃａ３Ｆｅ２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ、ＴＡＧ、ＧＡＬ、ＬｕＡＧ、ＹＡＧ；
−ドープ窒化物、例えばユーロピウムドープＣａＡｌＳｉＮ３、Ｓｒ（ＬｉＡｌ３Ｎ４）：Ｅｕ、ＳｒＭｇ３ＳｉＮ４：Ｅｕ、Ｌａ３Ｓｉ６Ｎ１１：Ｃｅ、Ｌａ３Ｓｉ６Ｎ１１：Ｃｅ、（Ｃａ，Ｓｒ）ＡｌＳｉＮ３：Ｅｕ、（Ｃａ０．２Ｓｒ０．８）ＡｌＳｉＮ３、（Ｃａ，Ｓｒ，Ｂａ）２Ｓｉ５Ｎ８：Ｅｕ；
−硫化物系蛍光体、例えば、例としてＣａＳ：Ｅｕ２＋、ＳｒＳ：Ｅｕ２＋；
−Ａ２（ＭＦ６）：Ｍｎ４＋、式中、ＡはＮａ、Ｋ、Ｒｂ、Ｃｓ、またはＮＨ４を含み、ＭはＳｉ、Ｔｉ、Ｚｒ、またはＭｎを含み、例えば、例としてＭｎ４＋ドープフルオロケイ酸カリウム（ＰＦＳ）、Ｋ２（ＳｉＦ６）：Ｍｎ４＋またはＫ２（ＴｉＦ６）：Ｍｎ４＋、Ｎａ２ＳｎＦ６：Ｍｎ４＋、Ｃｓ２ＳｎＦ６：Ｍｎ４＋、Ｎａ２ＳｉＦ６：Ｍｎ４＋、Ｎａ２ＧｅＦ６：Ｍｎ４＋；
−オキシ窒化物、例えば、例としてユーロピウムドープ（Ｌｉ、Ｍｇ、Ｃａ、Ｙ）−α−ＳｉＡｌＯＮ、ＳｒＡｌ２Ｓｉ３ＯＮ６：Ｅｕ、ＥｕｘＳｉ６−ｚＡｌｚＯｙＮ８−ｙ（ｙ＝ｚ−２ｘ）、Ｅｕ０．０１８Ｓｉ５．７７Ａｌ０．２３Ｏ０．１９４Ｎ７．８０６、ＳｒＳｉ２Ｏ２Ｎ２：Ｅｕ２＋、Ｐｒ３＋活性化β−ＳｉＡｌＯＮ：Ｅｕ；
−ケイ酸塩、例えば、例としてＡ２Ｓｉ（ＯＤ）４：Ｅｕ（Ａ＝Ｓｒ、Ｂａ、Ｃａ、Ｍｇ、Ｚｎまたはその混合物、Ｄ＝Ｆ、Ｃｌ、Ｓ、Ｎ、Ｂｒまたはその混合物、）（ＳｒＢａＣａ）２ＳｉＯ４：Ｅｕ、Ｂａ２ＭｇＳｉ２Ｏ７：Ｅｕ、Ｂａ２ＳｉＯ４：Ｅｕ、Ｓｒ３ＳｉＯ５、（Ｃａ，Ｃｅ）３（Ｓｃ，Ｍｇ）２Ｓｉ３Ｏ１２；
−炭窒化物、例えば、例としてＹ２Ｓｉ４Ｎ６Ｃ、ＣｓＬｎＳｉ（ＣＮ２）４：Ｅｕ（Ｌｎ＝Ｙ、ＬａまたはＧｄ）；
−オキシ炭窒化物、例えば、例としてＳｒ２Ｓｉ５Ｎ８−［（４ｘ／３）＋ｚ］ＣｘＯ３ｚ／２、式中、０≦ｘ≦５．０、０．０６＜ｚ≦０．１、およびｘ≠３ｚ／２；
−アルミン酸ユーロピウム、例えば、例としてＥｕＡｌ６Ｏ１０、ＥｕＡｌ２Ｏ４；
−酸化バリウム、例えば、例としてＢａ０．９３Ｅｕ０．０７Ａｌ２Ｏ４；
−青色蛍光体、例えば、例として（ＢａＭｇＡｌ１０Ｏ１７：Ｅｕ）、Ｓｒ５（ＰＯ４）３Ｃｌ：Ｅｕ、ＡｌＮ：Ｅｕ：、ＬａＳｉ３Ｎ５：Ｃｅ、ＳｒＳｉ９Ａｌ１９ＯＮ３１：Ｅｕ、ＳｒＳｉ６−ｘＡｌｘＯ１＋ｘＮ８−ｘ：Ｅｕ；
−ハロゲン化ガーネット、例えば、例として（Ｌｕ１−ａ−ｂ−ｃＹａＴｂｂＡｃ）３（Ａｌ１−ｄＢｄ）５（Ｏ１−ｅＣｅ）１２：Ｃｅ、Ｅｕ、式中、ＡはＭｇ、Ｓｒ、Ｃａ、Ｂａまたはその混合物からなる群より選択され；ＢはＧａ、Ｉｎまたはその混合物からなる群より選択され；ＣはＦ、Ｃｌ、Ｂｒまたはその混合物からなる群より選択され；ならびに０≦ａ≦１；０≦ｂ≦１；０＜ｃ≦０．５；０≦ｄ≦１；ならびに０＜ｅ≦０．２；
−（（Ｓｒ１−ｚＭｚ）１−（ｘ＋ｗ）ＡｗＣｅｘ）３（Ａｌ１−ｙＳｉｙ）Ｏ４＋ｙ＋３（ｘ−ｗ）Ｆ１−ｙ−３（ｘ−ｗ）’、式中、０＜ｘ≦０．１０、０≦ｙ≦０．５、０≦ｚ≦０．５、０≦ｗ≦ｘ、ＡはＬｉ、Ｎａ、Ｋ、Ｒｂまたはその混合物を含み；ならびにＭはＣａ、Ｂａ、Ｍｇ、Ｚｎ、Ｓｎまたはその混合物を含む、（Ｓｒ０．９８Ｎａ０．０１Ｃｅ０．０１）３（Ａｌ０．９Ｓｉ０．１）Ｏ４．１Ｆ０．９、（Ｓｒ０．５９５Ｃａ０．４Ｃｅ０．００５）３（Ａｌ０．６Ｓｉ０．４）Ｏ４．４１５Ｆ０．５８５；
−希土類ドープナノ粒子；
−ドープナノ粒子；
−当業者に知られている任意の蛍光体；
−またはそれらの混合物。
【０５９１】
１つの実施形態によれば、蛍光体ナノ粒子の例としては下記が挙げられるが、それらに限定されない：
−青色蛍光体、例えば、例としてＢａＭｇＡｌ１０Ｏ１７：Ｅｕ２＋またはＣｏ２＋、Ｓｒ５（ＰＯ４）３Ｃｌ：Ｅｕ２＋、ＡｌＮ：Ｅｕ２＋、ＬａＳｉ３Ｎ５：Ｃｅ３＋、ＳｒＳｉ９Ａｌ１９ＯＮ３１：Ｅｕ２＋、ＳｒＳｉ６−ｘＡｌｘＯ１＋ｘＮ８−ｘ：Ｅｕ２＋；
−赤色蛍光体、例えば、例としてＭｎ４＋ドープフルオロケイ酸カリウム（ＰＦＳ）、カルビドニトリド、窒化物、硫化物（ＣａＳ）、ＣａＡｌＳｉＮ３：Ｅｕ３＋、（Ｃａ，Ｓｒ）ＡｌＳｉＮ３：Ｅｕ３＋、（Ｃａ，Ｓｒ，Ｂａ）２Ｓｉ５Ｎ８：Ｅｕ３＋、ＳｒＬｉＡｌ３Ｎ４：Ｅｕ３＋、ＳｒＭｇ３ＳｉＮ４：Ｅｕ３＋、赤色発光ケイ酸塩；
−オレンジ蛍光体、例えば、例として橙色発光ケイ酸塩、Ｌｉ、Ｍｇ、Ｃａ、またはＹドープα−ＳｉＡｌＯＮ；
−緑色蛍光体、例えば、例としてオキシ窒化物、カルビドニトリド、緑色発光ケイ酸塩、ＬｕＡＧ、緑色ＧＡＬ、緑色ＹＡＧ、緑色ＧａＹＡＧ、β−ＳｉＡｌＯＮ：Ｅｕ２＋、ＳｒＳｉ２Ｏ２Ｎ２：Ｅｕ２＋；ならびに
−黄色蛍光体、例えば、例として黄色発光ケイ酸塩、ＴＡＧ、黄色ＹＡＧ、Ｌａ３Ｓｉ６Ｎ１１：Ｃｅ３＋（ＬＳＮ）、黄色ＧＡＬ。
【０５９２】
１つの実施形態によれば、蛍光体ナノ粒子の例としては下記が挙げられるが、それらに限定されない：青色蛍光体；赤色蛍光体；橙色蛍光体；緑色蛍光体；ならびに黄色蛍光体。
【０５９３】
１つの実施形態によれば、蛍光体ナノ粒子は、少なくとも０．５ｎｍ、１ｎｍ、２ｎｍ、３ｎｍ、４ｎｍ、５ｎｍ、６ｎｍ、７ｎｍ、８ｎｍ、９ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの平均サイズを有する。
【０５９４】
１つの実施形態によれば、蛍光体ナノ粒子は０．１μｍ〜５０μｍの平均サイズを有する。
【０５９５】
１つの実施形態によれば、粒子１は１つの蛍光体ナノ粒子を含む。
【０５９６】
１つの実施形態によれば、ナノ粒子３はシンチレーターナノ粒子である。
【０５９７】
１つの実施形態によれば、シンチレーターナノ粒子の例としては下記が挙げられるが、それらに限定されない：ＮａＩ（Ｔｌ）（タリウムドープヨウ化ナトリウム）、ＣｓＩ（Ｔｌ）、ＣｓＩ（Ｎａ）、ＣｓＩ（純粋）、ＣｓＦ、ＫＩ（Ｔｌ）、ＬｉＩ（Ｅｕ）、ＢａＦ２、ＣａＦ２（Ｅｕ）、ＺｎＳ（Ａｇ）、ＣａＷＯ４、ＣｄＷＯ４、ＹＡＧ（Ｃｅ）（Ｙ３Ａｌ５Ｏ１２（Ｃｅ））、ＧＳＯ、ＬＳＯ、ＬａＣｌ３（Ｃｅ）（セリウムがドープされた塩化ランタン）、ＬａＢｒ３（Ｃｅ）（セリウムドープ臭化ランタン）、ＬＹＳＯ（Ｌｕ１．８Ｙ０．２ＳｉＯ５（Ｃｅ））、またはそれらの混合物。
【０５９８】
１つの実施形態によれば、ナノ粒子３は金属ナノ粒子（金、銀、アルミニウム、マグネシウム、または銅、合金）である。
【０５９９】
１つの実施形態によれば、ナノ粒子３は有機化合物でコーティングすることができる無機半導体または絶縁体である。
【０６００】
１つの実施形態によれば、無機半導体または絶縁体は、例えば、ＩＶ族半導体（例えば、炭素、ケイ素、ゲルマニウム）、ＩＩＩ−Ｖ族化合物半導体（例えば、窒化ガリウム、リン化インジウム、ヒ化ガリウム）、ＩＩ−ＶＩ化合物半導体（例えば、セレン化カドミウム、セレン化亜鉛、硫化カドミウム、テルル化水銀）、無機酸化物（例えば、酸化インジウムスズ、酸化アルミニウム、酸化チタン、酸化ケイ素）、および他のカルコゲナイドとすることができる。
【０６０１】
１つの実施形態によれば、半導体ナノ結晶は式ＭｘＮｙＥｚＡｗの材料を含み、式中：ＭはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＮはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＥはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ＡはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ならびにｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい。
【０６０２】
１つの実施形態によれば、半導体ナノ結晶は式ＭｘＮｙＥｚＡｗの材料を含むコアを含み、式中：ＭはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＮはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＥはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ＡはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ならびにｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい。
【０６０３】
１つの実施形態によれば、ｗ、ｘ、ｙおよびｚは、ｗが０である場合、ｘ、ｙおよびｚは０ではない、ｘが０である場合、ｗ、ｙおよびｚは０ではない、ｙが０である場合、ｗ、ｘおよびｚは０ではない、ｚが０である場合、ｗ、ｘおよびｙは０ではないという条件で、独立して０〜５の１０進数である。
【０６０４】
１つの実施形態によれば、半導体ナノ結晶はＭｘＮｙＥｚＡｗ式の材料を含み、式中、Ｍおよび／またはＮはＩｂ、ＩＩａ、ＩＩｂ、ＩＩＩａ、ＩＩＩｂ、ＩＶａ、ＩＶｂ、Ｖａ、Ｖｂ、ＶＩｂ、ＶＩＩｂ、ＶＩＩＩ、またはその混合物からなる群より選択され；Ｅおよび／またはＡはＶａ、ＶＩａ、ＶＩＩａ、またはその混合物からなる群より選択され；ｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい。
【０６０５】
１つの実施形態によれば、半導体ナノ結晶は式ＭｘＥｙの材料を含み、式中、ＭはＣｄ、Ｚｎ、Ｈｇ、Ｇｅ、Ｓｎ、Ｐｂ、Ｃｕ、Ａｇ、Ｆｅ、Ｉｎ、Ａｌ、Ｔｉ、Ｍｇ、Ｇａ、Ｔｌ、Ｍｏ、Ｐｄ、Ｗ、Ｃｓ、Ｐｂ、またはそれらの混合物からなる群より選択され；ｘおよびｙは同時に０であることはなく、かつｘ≠０である条件で、ｘおよびｙは独立して０〜５の１０進数である。
【０６０６】
１つの実施形態によれば、半導体ナノ結晶は式ＭｘＥｙの材料を含み、式中、ＥはＳ、Ｓｅ、Ｔｅ、Ｏ、Ｐ、Ｃ、Ｎ、Ａｓ、Ｓｂ、Ｆ、Ｃｌ、Ｂｒ、Ｉ、またはそれらの混合物からなる群より選択され；ｘおよびｙは同時に０であることはなく、かつｘ≠０である条件で、ｘおよびｙは独立して０〜５の１０進数である。
【０６０７】
１つの実施形態によれば、半導体ナノ結晶は、ＩＩｂ−ＶＩａ、ＩＶａ−ＶＩａ、Ｉｂ−ＩＩＩａ−ＶＩａ、ＩＩｂ−ＩＶａ−Ｖａ、Ｉｂ−ＶＩａ、ＶＩＩＩ−ＶＩａ、ＩＩｂ−Ｖａ、ＩＩＩａ−ＶＩａ、ＩＶｂ−ＶＩａ、ＩＩａ−ＶＩａ、ＩＩＩａ−Ｖａ、ＩＩＩａ−ＶＩａ、ＶＩｂ−ＶＩａ、およびＶａ−ＶＩａ半導体からなる群より選択される。
【０６０８】
１つの実施形態によれば、半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＨｇＯ、ＧｅＳ、ＧｅＳｅ、ＧｅＴｅ、ＳｎＳ、ＳｎＳｅ、ＳｎＴｅ、ＰｂＳ、ＰｂＳｅ、ＰｂＴｅ、ＧｅＳ２、ＧｅＳｅ２、ＳｎＳ２、ＳｎＳｅ２、ＣｕＩｎＳ２、ＣｕＩｎＳｅ２、ＡｇＩｎＳ２、ＡｇＩｎＳｅ２、ＣｕＳ、Ｃｕ２Ｓ、Ａｇ２Ｓ、Ａｇ２Ｓｅ、Ａｇ２Ｔｅ、ＦｅＳ、ＦｅＳ２、ＩｎＰ、Ｃｄ３Ｐ２、Ｚｎ３Ｐ２、ＣｄＯ、ＺｎＯ、ＦｅＯ、Ｆｅ２Ｏ３、Ｆｅ３Ｏ４、Ａｌ２Ｏ３、ＴｉＯ２、ＭｇＯ、ＭｇＳ、ＭｇＳｅ、ＭｇＴｅ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＴｌＮ、ＴｌＰ、ＴｌＡｓ、ＴｌＳｂ、ＭｏＳ２、ＰｄＳ、Ｐｄ４Ｓ、ＷＳ２、ＣｓＰｂＣｌ３、ＰｂＢｒ３、ＣｓＰｂＢｒ３、ＣＨ３ＮＨ３ＰｂＩ３、ＣＨ３ＮＨ３ＰｂＣｌ３、ＣＨ３ＮＨ３ＰｂＢｒ３、ＣｓＰｂＩ３、ＦＡＰｂＢｒ３（ＦＡはホルムアミジニウムである）、またはそれらの混合物からなる群より選択される材料ＭｘＮｙＥｚＡｗを含む。
【０６０９】
１つの実施形態によれば、無機ナノ粒子は半導体ナノプレートレット、ナノシート、ナノリボン、ナノワイヤ、ナノディスク、ナノキューブ、ナノリング、マジックサイズクラスター、または例えば、量子ドットなどの球である。
【０６１０】
１つの実施形態によれば、無機ナノ粒子は半導体ナノプレートレット、ナノシート、ナノリボン、ナノワイヤ、ナノディスク、ナノキューブ、マジックサイズクラスター、またはナノリングである。
【０６１１】
１つの実施形態によれば、無機ナノ粒子は初期ナノ結晶を含む。
【０６１２】
１つの実施形態によれば、無機ナノ粒子は初期コロイドナノ結晶を含む。
【０６１３】
１つの実施形態によれば、無機ナノ粒子は初期ナノプレートレットを含む。
【０６１４】
１つの実施形態によれば、無機ナノ粒子は初期コロイドナノプレートレットを含む。
【０６１５】
１つの実施形態によれば、無機ナノ粒子はコアナノ粒子であり、各コアは少なくとも１つの無機材料層を含む少なくとも１つのシェルで部分的に、または全体的に被覆されていない。
【０６１６】
１つの実施形態によれば、無機ナノ粒子はコア３３ナノ結晶であり、各コア３３は、少なくとも１つの無機材料層を含む少なくとも１つのシェル３４で部分的に、または全体的に被覆されていない。
【０６１７】
１つの実施形態によれば、無機ナノ粒子はコア／シェルナノ粒子であり、コアは、少なくとも１つの無機材料層を含む少なくとも１つのシェルで部分的に、または全体的に被覆されている。
【０６１８】
１つの実施形態によれば、無機ナノ粒子はコア３３／シェル３４ナノ結晶であり、コア３３は少なくとも１つの無機材料層を含む少なくとも１つのシェル３４で部分的に、または全体的に被覆されている。
【０６１９】
１つの実施形態によれば、コア／シェル半導体ナノ結晶は式ＭｘＮｙＥｚＡｗの材料を含む少なくとも１つのシェル３４を含み、式中：ＭはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＮはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＥはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ＡはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ならびにｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい。
【０６２０】
１つの実施形態によれば、コア／シェル半導体ナノ結晶は、式ＭｘＮｙＥｚＡｗの材料を含む２つのシェル（３４、３５）を含み、式中：ＭはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＮはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＥはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ＡはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ならびにｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい。
【０６２１】
１つの実施形態によれば、シェル（３４、３５）は異なる材料を含む。
【０６２２】
１つの実施形態によれば、シェル（３４、３５）は同じ材料を含む。
【０６２３】
１つの実施形態によれば、コア／シェル半導体ナノ結晶は式ＭｘＮｙＥｚＡｗの材料を含む少なくとも１つのシェルを含み、式中、Ｍ、Ｎ、ＥおよびＡは以上で記載される通りである。
【０６２４】
１つの実施形態によれば、コア／シェル半導体ナノ結晶の例としては下記が挙げられるが、それらに限定されず：ＣｄＳｅ／ＣｄＳ、ＣｄＳｅ／ＣｄｘＺｎ１−ｘＳ、ＣｄＳｅ／ＣｄＳ／ＺｎＳ、ＣｄＳｅ／ＺｎＳ／ＣｄＳ、ＣｄＳｅ／ＺｎＳ、ＣｄＳｅ／ＣｄｘＺｎ１−ｘＳ／ＺｎＳ、ＣｄＳｅ／ＺｎＳ／ＣｄｘＺｎ１−ｘＳ、ＣｄＳｅ／ＣｄＳ／ＣｄｘＺｎ１−ｘＳ、ＣｄＳｅ／ＺｎＳｅ／ＺｎＳ、ＣｄＳｅ／ＺｎＳｅ／ＣｄｘＺｎ１−ｘＳ、ＣｄＳｅｘＳ１−ｘ／ＣｄＳ、ＣｄＳｅｘＳ１−ｘ／ＣｄＺｎＳ、ＣｄＳｅｘＳ１−ｘ／ＣｄＳ／ＺｎＳ、ＣｄＳｅｘＳ１−ｘ／ＺｎＳ／ＣｄＳ、ＣｄＳｅｘＳ１−ｘ／ＺｎＳ、ＣｄＳｅｘＳ１−ｘ／ＣｄｘＺｎ１−ｘＳ／ＺｎＳ、ＣｄＳｅｘＳ１−ｘ／ＺｎＳ／ＣｄｘＺｎ１−ｘＳ、ＣｄＳｅｘＳ１−ｘ／ＣｄＳ／ＣｄｘＺｎ１−ｘＳ、ＣｄＳｅｘＳ１−ｘ／ＺｎＳｅ／ＺｎＳ、ＣｄＳｅｘＳ１−ｘ／ＺｎＳｅ／ＣｄｘＺｎ１−ｘＳ、ＩｎＰ／ＣｄＳ、ＩｎＰ／ＣｄＳ／ＺｎＳｅ／ＺｎＳ、ＩｎＰ／ＣｄｘＺｎ１−ｘＳ、ＩｎＰ／ＣｄＳ／ＺｎＳ、ＩｎＰ／ＺｎＳ／ＣｄＳ、ＩｎＰ／ＺｎＳ、ＩｎＰ／ＣｄｘＺｎ１−ｘＳ／ＺｎＳ、ＩｎＰ／ＺｎＳ／ＣｄｘＺｎ１−ｘＳ、ＩｎＰ／ＣｄＳ／ＣｄｘＺｎ１−ｘＳ、ＩｎＰ／ＺｎＳｅ、ＩｎＰ／ＺｎＳｅ／ＺｎＳ、ＩｎＰ／ＺｎＳｅ／ＣｄｘＺｎ１−ｘＳ、ＩｎＰ／ＺｎＳｅｘＳ１−ｘ、ＩｎＰ／ＧａＰ／ＺｎＳ、ＩｎｘＺｎ１−ｘＰ／ＺｎＳ、ＩｎｘＺｎ１−ｘＰ／ＺｎＳ、ＩｎＰ／ＧａＰ／ＺｎＳｅ、ＩｎＰ／ＺｎＳ／ＺｎＳｅ、ＩｎＰ／ＧａＰ／ＺｎＳｅ／ＺｎＳ、ＩｎＰ／ＺｎＳ／ＺｎＳｅ／ＺｎＳ、式中、ｘは０〜１の１０進数である。
【０６２５】
１つの実施形態によれば、コア／シェル半導体ナノ結晶はＺｎＳリッチであり、すなわちシェルの最後の単層はＺｎＳ単層である。
【０６２６】
１つの実施形態によれば、コア／シェル半導体ナノ結晶はＣｄＳリッチであり、すなわちシェルの最後の単層はＣｄＳ単層である。
【０６２７】
１つの実施形態によれば、コア／シェル半導体ナノ結晶はＣｄｘＺｎ１−ｘＳリッチであり、すなわちシェルの最後の単層はＣｄｘＺｎ１−ｘＳ単層であり、式中、ｘは０〜１の１０進数である。
【０６２８】
１つの実施形態によれば、半導体ナノ結晶の最後の原子層はカドミウム、亜鉛またはインジウムのカチオンリッチ単層である。
【０６２９】
１つの実施形態によれば、半導体ナノ結晶の最後の原子層は、硫黄、セレンまたはリンのアニオンリッチ単層である。
【０６３０】
１つの実施形態によれば、無機ナノ粒子はコア／クラウン半導体ナノ結晶である。
【０６３１】
１つの実施形態によれば、コア／クラウン半導体ナノ結晶は式ＭｘＮｙＥｚＡｗの材料を含む少なくとも１つのクラウン３７を含み、式中：ＭはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＮはＺｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓまたはそれらの混合物からなる群より選択され；ＥはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ＡはＯ、Ｓ、Ｓｅ、Ｔｅ、Ｃ、Ｎ、Ｐ、Ａｓ、Ｓｂ、Ｆ、Ｃｌ、Ｂｒ、Ｉ、またはそれらの混合物からなる群より選択され；ならびにｘ、ｙ、ｚおよびｗは独立して０〜５の１０進数であり；ｘ、ｙ、ｚおよびｗは同時に０であることはなく；ｘおよびｙは同時に０であることはなく；ｚおよびｗは同時に０でなくてもよい。
【０６３２】
１つの実施形態によれば、コア／クラウン半導体ナノ結晶は式ＭｘＮｙＥｚＡｗの材料を含む少なくとも１つのクラウンを含み、式中、Ｍ、Ｎ、ＥおよびＡは以上で記載される通りである。
【０６３３】
１つの実施形態によれば、クラウン３７はコア３３の材料とは異なる材料を含む。
【０６３４】
１つの実施形態によれば、クラウン３７はコア３３の材料と同じ材料を含む。
【０６３５】
１つの実施形態によれば、半導体ナノ結晶は原子的に平坦である。この実施形態では、原子的に平坦な半導体ナノ結晶は透過型電子顕微鏡法もしくは蛍光走査型顕微鏡法、エネルギー分散型Ｘ線分光法（ＥＤＳ）、Ｘ線光電子分光法（ＸＰＳ）、紫外光電子分光法（ＵＰＳ）、電子エネルギー損失分光法（ＥＥＬＳ）、フォトルミネセンスまたは当業者により知られている任意の他のキャラクタリゼーション手段により証明され得る。
【０６３６】
１つの実施形態によれば、ナノ粒子３は、少なくとも１％、５％、１０％、１５％、２０％、２５％、３０％、３５％、４０％、４５％、５０％、５５％、６０％、６５％、７０％、７５％、８０％、８５％、９０％、９５％、または１００％の半導体ナノプレートレットを含む。
【０６３７】
１つの実施形態によれば、無機ナノ粒子は、少なくとも１％、５％、１０％、１５％、２０％、２５％、３０％、３５％、４０％、４５％、５０％、５５％、６０％、６５％、７０％、７５％、８０％、８５％、９０％、９５％、または１００％の半導体ナノプレートレットを含む。
【０６３８】
１つの実施形態によれば、半導体ナノ結晶は、少なくとも１％、５％、１０％、１５％、２０％、２５％、３０％、３５％、４０％、４５％、５０％、５５％、６０％、６５％、７０％、７５％、８０％、８５％、９０％、９５％、または１００％の半導体ナノプレートレットを含む。
【０６３９】
１つの実施形態によれば、粒子１は少なくとも１％、５％、１０％、１５％、２０％、２５％、３０％、３５％、４０％、４５％、５０％、５５％、６０％、６５％、７０％、７５％、８０％、８５％、９０％、９５％、または１００％の半導体ナノプレートレットを含む。
【０６４０】
１つの実施形態によれば、半導体ナノ結晶は少なくとも１つの原子的に平坦なコアを含む。この実施形態では、原子的に平坦なコアは透過型電子顕微鏡法もしくは蛍光走査型顕微鏡法、エネルギー分散型Ｘ線分光法（ＥＤＳ）、Ｘ線光電子分光法（ＸＰＳ）、紫外光電子分光法（ＵＰＳ）、電子エネルギー損失分光法（ＥＥＬＳ）、フォトルミネセンスまたは当業者により知られている任意の他のキャラクタリゼーション手段により証明され得る。
【０６４１】
１つの実施形態によれば、半導体ナノ結晶は半導体ナノプレートレットである。
【０６４２】
１つの実施形態によれば、半導体ナノプレートレットは原子的に平坦である。この実施形態では、原子的に平坦なナノプレートレットは透過型電子顕微鏡法もしくは蛍光走査型顕微鏡法、エネルギー分散型Ｘ線分光法（ＥＤＳ）、Ｘ線光電子分光法（ＸＰＳ）、紫外光電子分光法（ＵＰＳ）、電子エネルギー損失分光法（ＥＥＬＳ）、フォトルミネセンスまたは当業者により知られている任意の他のキャラクタリゼーション手段により証明され得る。
【０６４３】
１つの実施形態によれば、半導体ナノプレートレットは少なくとも１つの原子的に平坦なコアを含む。この実施形態では、原子的に平坦なコアは透過型電子顕微鏡法もしくは蛍光走査型顕微鏡法、エネルギー分散型Ｘ線分光法（ＥＤＳ）、Ｘ線光電子分光法（ＸＰＳ）、紫外光電子分光法（ＵＰＳ）、電子エネルギー損失分光法（ＥＥＬＳ）、フォトルミネセンス、または当業者により知られている任意の他のキャラクタリゼーション手段により証明され得る。
【０６４４】
１つの実施形態によれば、半導体ナノプレートレットは擬−２Ｄである。
【０６４５】
１つの実施形態によれば、半導体ナノプレートレットは２Ｄ−形状とされる。
【０６４６】
１つの実施形態によれば、半導体ナノプレートレットは原子レベルで調整された厚さを有する。
【０６４７】
１つの実施形態によれば、半導体ナノプレートレットは初期ナノ結晶を含む。
【０６４８】
１つの実施形態によれば、半導体ナノプレートレットは初期コロイドナノ結晶を含む。
【０６４９】
１つの実施形態によれば、半導体ナノプレートレットは初期ナノプレートレットを含む。
【０６５０】
１つの実施形態によれば、半導体ナノプレートレットは初期コロイドナノプレートレットを含む。
【０６５１】
１つの実施形態によれば、半導体ナノプレートレットのコア３３は初期ナノプレートレットである。
【０６５２】
１つの実施形態によれば、初期ナノプレートレットは式ＭｘＮｙＥｚＡｗの材料を含み、式中、Ｍ、Ｎ、ＥおよびＡは以上で記載される通りである。
【０６５３】
１つの実施形態によれば、初期ナノプレートレットの厚さはＭおよびＥの交互の原子層を含む。
【０６５４】
１つの実施形態によれば、初期ナノプレートレットの厚さはＭ、Ｎ、ＡおよびＥの交互の原子層を含む。
【０６５５】
１つの実施形態によれば、半導体ナノプレートレットは、追加の材料の少なくとも１つの層で部分的にまたは完全に被覆された初期ナノプレートレットを含む。
【０６５６】
１つの実施形態によれば、追加の材料の少なくとも１つの層は式ＭｘＮｙＥｚＡｗの材料を含み、式中、Ｍ、Ｎ、ＥおよびＡは以上で記載される通りである。
【０６５７】
１つの実施形態によれば、半導体ナノプレートレットは、少なくとも１つの面が追加の材料の少なくとも１つの層により部分的にまたは完全に被覆された初期ナノプレートレットを含む。
【０６５８】
いくつかの層が初期ナノプレートレットの全てまたは一部を被覆する１つの実施形態では、これらの層は同じ材料から構成する、または異なる材料から構成することができる。
【０６５９】
いくつかの層が初期ナノプレートレットの全てまたは一部を被覆する１つの実施形態では、これらの層は材料の勾配を形成するように構成することができる。
【０６６０】
１つの実施形態では、初期ナノプレートレットは無機コロイドナノプレートレットである。
【０６６１】
１つの実施形態では、半導体ナノプレートレットに含まれる初期ナノプレートレットはその２Ｄ構造を保存する。
【０６６２】
１つの実施形態では、初期ナノプレートレットを被覆する材料は無機である。
【０６６３】
１つの実施形態では、半導体ナノプレートレットの少なくとも一部分は初期ナノプレートレットの厚さを超える厚さを有する。
【０６６４】
１つの実施形態では、半導体ナノプレートレットは少なくとも１つの材料層で全体的に被覆された初期ナノプレートレットを含む。
【０６６５】
１つの実施形態では、半導体ナノプレートレットは第１の材料層で全体的に被覆された初期ナノプレートレットを含み、前記第１の層は少なくとも第２の材料層で部分的にまたは完全に被覆される。
【０６６６】
１つの実施形態では、初期ナノプレートレットは少なくとも０．３ｎｍ、０．４ｎｍ、０．５ｎｍ、０．６ｎｍ、０．７ｎｍ、０．８ｎｍ、０．９ｎｍ、１．０ｎｍ、１．１ｎｍ、１．２ｎｍ、１．３ｎｍ、１．４ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、９０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、または５００ｎｍの厚さを有する。
【０６６７】
１つの実施形態によれば、初期ナノプレートレットの厚さは、初期ナノプレートレットの横寸法（長さまたは幅）の少なくとも１つよりも、少なくとも１．５；少なくとも２；少なくとも２．５；少なくとも３；少なくとも３．５；少なくとも４；少なくとも４．５；少なくとも５；少なくとも５．５；少なくとも６；少なくとも６．５；少なくとも７；少なくとも７．５；少なくとも８；少なくとも８．５；少なくとも９；少なくとも９．５；少なくとも１０；少なくとも１０．５；少なくとも１１；少なくとも１１．５；少なくとも１２；少なくとも１２．５；少なくとも１３；少なくとも１３．５；少なくとも１４；少なくとも１４．５；少なくとも１５；少なくとも１５．５；少なくとも１６；少なくとも１６．５；少なくとも１７；少なくとも１７．５；少なくとも１８；少なくとも１８．５；少なくとも１９；少なくとも１９．５；少なくとも２０；少なくとも２５；少なくとも３０；少なくとも３５；少なくとも４０；少なくとも４５；少なくとも５０；少なくとも５５；少なくとも６０；少なくとも６５；少なくとも７０；少なくとも７５；少なくとも８０；少なくとも８５；少なくとも９０；少なくとも９５；少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、または少なくとも１０００の係数（アスペクト比）だけ小さい。
【０６６８】
１つの実施形態では、初期ナノプレートレットは、少なくとも２ｎｍ、３ｎｍ、４ｎｍ、５ｎｍ、６ｎｍ、７ｎｍ、８ｎｍ、９ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの横寸法を有する。
【０６６９】
１つの実施形態によれば、半導体ナノプレートレットは少なくとも０．３ｎｍ、０．４ｎｍ、０．５ｎｍ、０．６ｎｍ、０．７ｎｍ、０．８ｎｍ、０．９ｎｍ、１．０ｎｍ、１．１ｎｍ、１．２ｎｍ、１．３ｎｍ、１．４ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、９０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、または５００ｎｍの厚さを有する。
【０６７０】
１つの実施形態によれば、半導体ナノプレートレットは、少なくとも２ｎｍ、３ｎｍ、４ｎｍ、５ｎｍ、６ｎｍ、７ｎｍ、８ｎｍ、９ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの横寸法を有する。
【０６７１】
１つの実施形態によれば、半導体ナノプレートレットの厚さは半導体ナノプレートレットの横寸法（長さまたは幅）の少なくとも１つより、少なくとも１．５；少なくとも２；少なくとも２．５；少なくとも３；少なくとも３．５；少なくとも４；少なくとも４．５；少なくとも５；少なくとも５．５；少なくとも６；少なくとも６．５；少なくとも７；少なくとも７．５；少なくとも８；少なくとも８．５；少なくとも９；少なくとも９．５；少なくとも１０；少なくとも１０．５；少なくとも１１；少なくとも１１．５；少なくとも１２；少なくとも１２．５；少なくとも１３；少なくとも１３．５；少なくとも１４；少なくとも１４．５；少なくとも１５；少なくとも１５．５；少なくとも１６；少なくとも１６．５；少なくとも１７；少なくとも１７．５；少なくとも１８；少なくとも１８．５；少なくとも１９；少なくとも１９．５；少なくとも２０；少なくとも２５；少なくとも３０；少なくとも３５；少なくとも４０；少なくとも４５；少なくとも５０；少なくとも５５；少なくとも６０；少なくとも６５；少なくとも７０；少なくとも７５；少なくとも８０；少なくとも８５；少なくとも９０；少なくとも９５；少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、または少なくとも１０００の係数（アスペクト比）だけ小さい。
【０６７２】
１つの実施形態によれば、半導体ナノプレートレットは、少なくとも１つの初期ナノプレートレットの表面上での材料のフィルムまたは層の堆積による少なくとも１つの初期ナノプレートレットの少なくとも１つの面の厚さの成長のプロセス；または少なくとも１つの初期ナノプレートレットの表面上での材料のフィルムまたは層の堆積による少なくとも１つの初期ナノプレートレットの少なくとも１つの面の横方向成長プロセス；または当業者により知られている任意の方法により得られる。
【０６７３】
１つの実施形態では、半導体ナノプレートレットは初期ナノプレートレットおよび初期ナノプレートレットの全てまたは一部を被覆する１、２、３、４、５またはそれ以上の層を含むことができ、前記層は初期ナノプレートレットと同じ組成物を有し、または初期ナノプレートレットと異なる組成物を有し、または互いに異なる組成物を有する。
【０６７４】
１つの実施形態では、半導体ナノプレートレットは初期ナノプレートレットおよび少なくとも１、２、３、４、５またはそれ以上の層を含むことができ、第１の堆積層は初期ナノプレートレットの全てまたは一部を被覆し、少なくとも第２の堆積層は前に堆積させた層の全てまたは一部を被覆し、前記層は初期ナノプレートレットと同じ組成物を有し、または初期ナノプレートレットと異なる組成物を有し、およびおそらく互いに異なる組成物を有する。
【０６７５】
１つの実施形態によれば、半導体ナノプレートレットはＭｘＮｙＥｚＡｗ単層により定量化された厚さを有し、式中、Ｍ、Ｎ、ＥおよびＡは以上で記載される通りである。
【０６７６】
１つの実施形態によれば、半導体ナノプレートレットのコア３３は、少なくとも１つのＭｘＮｙＥｚＡｗ単層、少なくとも２つのＭｘＮｙＥｚＡｗ単層、少なくとも３つのＭｘＮｙＥｚＡｗ単層、少なくとも４つのＭｘＮｙＥｚＡｗ単層、少なくとも５つのＭｘＮｙＥｚＡｗ単層の厚さを有し、式中、Ｍ、Ｎ、ＥおよびＡは以上で記載される通りである。
【０６７７】
１つの実施形態によれば、半導体ナノプレートレットのシェル３４はＭｘＮｙＥｚＡｗ単層により定量化された厚さを有し、式中、Ｍ、Ｎ、ＥおよびＡは以上で記載される通りであり、式中、Ｍ、Ｎ、ＥおよびＡは以上で記載される通りである。
【０６７８】
１つの実施形態によれば、ナノ粒子３は有機溶媒中に懸濁され、前記有機溶媒としては、下記が挙げられるが、それらに限定されない：ペンタン、ヘキサン、ヘプタン、オクタン、デカン、ドデカン、トルエン、テトラヒドロフラン、クロロホルム、アセトン、酢酸、ｎ−メチルホルムアミド、ｎ，ｎ−ジメチルホルムアミド、ジメチルスルホキシド、オクタデセン、スクアレン、アミン、例えば、例としてトリ−ｎ−オクチルアミン、１，３−ジアミノプロパン、オレイルアミン、ヘキサデシルアミン、オクタデシルアミン、スクアレン、アルコール、例えば、例としてエタノール、メタノール、イソプロパノール、１−ブタノール、１−ヘキサノール、１−デカノール、プロパン−２−オール、エタンジオール、１，２−プロパンジオールまたはそれらの混合物。
【０６７９】
１つの実施形態によれば、ナノ粒子３は水中に懸濁される。
【０６８０】
１つの実施形態によれば、ナノ粒子３は、工程（ｂ）前に水溶液中で、ナノ粒子３の表面でリガンドを交換することにより移動される。この実施形態では、交換リガンドとしては下記が挙げられるが、それらに限定されない：２−メルカプト酢酸、３−メルカプトプロピオン酸、１２−メルカプトドデカン酸、２−メルカプトエチルトリメトキシシラン、３−メルカプトプロピルトリメトキシシラン、１２−メルカプトドデシルトリメトキシシラン、１１−メルカプト１−ウンデカノール、１６−ヒドロキシヘキサデカン酸、リシノール酸、システアミン、またはそれらの混合物。
【０６８１】
１つの実施形態によれば、工程（ｂ）前に、ナノ粒子３の表面のリガンドは、Ｓｉ、Ａｌ、Ｔｉ、Ｂ、Ｐ、Ｇｅ、Ａｓ、Ｆｅ、Ｔ、Ｚ、Ｎｉ、Ｚｎ、Ｃａ、Ｎａ、Ｋ、Ｍｇ、Ｐｂ、Ａｇ、Ｖ、Ｐ、Ｔｅ、Ｍｎ、Ｉｒ、Ｓｃ、Ｎｂ、またはＳｎの少なくとも１つの原子を含む少なくとも１つの交換リガンドと交換される。この実施形態では、少なくとも１つの交換リガンドは無機材料２の少なくとも１つの前駆体の少なくとも１つの原子を含み、ナノ粒子３が、少なくとも１つの粒子１中に均一に分散される。少なくとも１つの交換リガンドがＳｉの少なくとも１つの原子を含む場合、ナノ粒子３の表面は前駆体溶液と混合する工程前にシラン化することができる。
【０６８２】
１つの実施形態によれば、Ｓｉ、Ａｌ、Ｔｉ、Ｂ、Ｐ、Ｇｅ、Ａｓ、Ｆｅ、Ｔ、Ｚ、Ｎｉ、Ｚｎ、Ｃａ、Ｎａ、Ｋ、Ｍｇ、Ｐｂ、Ａｇ、Ｖ、Ｐ、Ｔｅ、Ｍｎ、Ｉｒ、Ｓｃ、Ｎｂ、またはＳｎの少なくとも１つの原子を含む少なくとも１つの交換リガンドとしては、下記が挙げられるが、それらに限定されない：メルカプト官能性シラン、例えば、例として２−メルカプトエチルトリメトキシシラン、３−メルカプトプロピルトリメトキシシラン、１２−メルカプトドデシルトリメトキシシラン；２−アミノエチルトリメトキシシラン；３−アミノプロピルトリメトキシシラン、１２−アミノドデシルトリメトキシシラン；またはそれらの混合物。
【０６８３】
１つの実施形態によれば、工程（ｂ）前に、ナノ粒子３の表面のリガンドはＳｉ、Ａｌ、Ｔｉ、Ｂ、Ｐ、Ｇｅ、Ａｓ、Ｆｅ、Ｔ、Ｚ、Ｎｉ、Ｚｎ、Ｃａ、Ｎａ、Ｋ、Ｍｇ、Ｐｂ、Ａｇ、Ｖ、Ｐ、Ｔｅ、ＭｎＩｒ、Ｓｃ、Ｎｂ、またはＳｎの少なくとも１つの原子を含む少なくとも１つの交換リガンドと部分的に交換される。この実施形態では、Ｓｉ、Ａｌ、Ｔｉ、Ｂ、Ｐ、Ｇｅ、Ａｓ、Ｆｅ、Ｔ、Ｚ、Ｎｉ、Ｚｎ、Ｃａ、Ｎａ、Ｋ、Ｍｇ、Ｐｂ、Ａｇ、Ｖ、Ｐ、Ｔｅ、ＭｎＩｒ、Ｓｃ、Ｎｂ、またはＳｎの少なくとも１つの原子を含む少なくとも１つの交換リガンドとしては、下記が挙げられるが、それらに限定されない：ｎ−アルキルトリメトキシルシラン、例えば、例としてｎ−ブチルトリメトキシシラン、ｎ−オクチルトリメトキシルシラン、ｎ−ドデシルトリメトキシシラン、ｎ−オクタデシルトリメトキシシラン；２−アミノエチルトリメトキシシラン；３−アミノプロピルトリメトキシシラン；１２−アミノドデシルトリメトキシシラン。
【０６８４】
１つの実施形態によれば、ケイ素、アルミニウムまたはチタンの少なくとも１つの原子を含む少なくとも１つのリガンドが複数のナノ粒子３を含む少なくとも１つのコロイド懸濁液に添加される。この実施形態では、ケイ素、アルミニウムまたはチタンの少なくとも１つの原子を含む少なくとも１つのリガンドとしては、下記が挙げられるが、それらに限定されない：ｎ−アルキルトリメトキシルシラン、例えば、例としてｎ−ブチルトリメトキシシラン、ｎ−オクチルトリメトキシルシラン、ｎ−ドデシルトリメトキシシラン、ｎ−オクタデシルトリメトキシシラン；２−アミノエチルトリメトキシシラン；３−アミノプロピルトリメトキシシラン；１２−アミノドデシルトリメトキシシラン。この実施形態では、ナノ粒子３の表面のリガンドおよびケイ素、アルミニウムまたはチタンの少なくとも１つの原子を含む少なくとも１つのリガンドはナノ粒子３の表面で交互嵌合され、ナノ粒子３は少なくとも１つの粒子１中に均一に分散される。
【０６８５】
１つの実施形態によれば、ナノ粒子３の表面のリガンドはＣ３〜Ｃ２０アルカンチオールリガンド、例えば、例としてプロパンチオール、ブタンチオール、ペンタンチオール、ヘキサンチオール、ヘプタンチオール、オクタンチオール、ノナンチオール、デカンチオール、ウンデカンチオール、ドデカンチオール、トリデカンチオール、テトラデカンチオール、ペンタデカンチオール、ヘキサデカンチオール、ヘプタデカンチオール、オクタデカンチオール、またはそれらの混合物である。この実施形態では、Ｃ３〜Ｃ２０アルカンチオールリガンドは、ナノ粒子表面の疎水性の制御を助ける。
【０６８６】
１つの実施形態によれば、工程（ｂ）前に、ナノ粒子３の表面のリガンドは、コポリマー、ブロックコポリマーおよび／または多座（ｍｕｌｔｉｄｅｎｄａｔｅ）リガンドである少なくとも１つの交換リガンドと交換される。
【０６８７】
発明の１つの実施形態では、コポリマーである前記少なくとも１つの交換リガンドは少なくとも２つのモノマーを含み、前記モノマーは下記である：
−ナノ粒子３の表面に対する親和性を有する第１の部分ＭＡを含む１つのアンカーモノマー、および
−高い水溶性を有する第２の部分ＭＢを含む１つの親水性モノマー。
【０６８８】
発明の１つの実施形態では、コポリマーである前記少なくとも１つの交換リガンドは下記式Ｉを有し：
（Ａ）ｘ（Ｂ）ｙ
式中、
Ａは上記ナノ粒子３の表面に対する親和性を有する第１の部分ＭＡを含む少なくとも１つのアンカーモノマーを含み
Ｂは高い水溶性を有する第２の部分ＭＢを含む少なくとも１つの親水性モノマーを含み、ｘおよびｙの各々は独立して正整数、好ましくは１〜４９９、１〜２４９、１〜９９、または１〜２４の範囲の整数である。
【０６８９】
発明の１つの実施形態では、コポリマーである少なくとも１つの交換リガンドは下記式ＩＩを有し：
【化１】
2020522452.tif 000003
式中
ＲＡは上記ナノ粒子３の表面に対する親和性を有する第１の部分ＭＡを含む基を表し、
ＲＢは高い水溶性を有する第２の部分ＭＢを含む基を表し、
Ｒ１、Ｒ２、Ｒ３、Ｒ４、Ｒ５、Ｒ６は独立してＨ、またはアルキル、アルケニル、アリール、ヒドロキシル、ハロゲン、アルコキシ、カルボキシレートから選択される基とすることができ、
ｘおよびｙの各々は独立して正整数、好ましくは１〜４９９の範囲の整数である。
【０６９０】
本発明の別の実施形態では、少なくとも２つのモノマーを含むコポリマーである少なくとも１つの交換リガンドは下記式ＩＩ’を有し：
【化２】
2020522452.tif 000004
式中
ＲＡ’およびＲＡ”はそれぞれ、ナノ粒子３の表面に対する親和性を有する第１の部分ＭＡ’およびＭＡ”を含む基を表し、
ＲＢ’およびＲＢ”はそれぞれ、高い水溶性を有する第２の部分ＭＢ’およびＭＢ”を含む基を表し、
Ｒ１’、Ｒ２’、Ｒ３’、Ｒ１”、Ｒ２”、Ｒ３”、Ｒ４’、Ｒ５’、Ｒ６’、Ｒ４”、Ｒ５”、Ｒ６”は独立してＨ、またはアルキル、アルケニル、アリール、ヒドロキシル、ハロゲン、アルコキシ、カルボキシレートから選択される基とすることができ、
ｘ’およびｘ”の各々は独立して正整数、好ましくは０〜５００の範囲の整数であり、ｘ’およびｘ”の少なくとも１つは０ではないことを条件とし、
ｙ’およびｙ”の各々は独立して正整数、好ましくは０〜５００の範囲の整数であり、ｙ’およびｙ”の少なくとも１つは０ではないことを条件とする。
【０６９１】
発明の１つの実施形態では、コポリマーである前記少なくとも１つの交換リガンドは少なくとも２つのモノマーから合成され、前記モノマーは下記である：
−１つのアンカーモノマー（式中、ＭＡはジチオール基である）、
−１つの親水性モノマー（式中、ＭＢはスルホベタイン基である）。
【０６９２】
本発明の別の実施形態では、コポリマーである前記少なくとも１つの交換リガンドは少なくとも３つのモノマーから合成され、前記モノマーは下記である：
−上記で規定される１つのアンカーモノマー、
−上記で規定される１つの親水性モノマー、および
−反応性官能基ＭＣを含む１つの官能化可能なモノマー。
【０６９３】
発明の１つの実施形態では、コポリマーである前記少なくとも１つの交換リガンドは下記式ＩＩＩを有し：
（Ａ）ｘ（Ｂ）ｙ（Ｃ）ｚ
式中
Ａは上記ナノ結晶の表面に対する親和性を有する第１の部分ＭＡを含む少なくとも１つのアンカーモノマーを含み、
Ｂは高い水溶性を有する第２の部分ＭＢを含む少なくとも１つの親水性モノマーを含み、
Ｃは、反応性官能基を有する第３の部分ＭＣを含む少なくとも１つの官能化可能なモノマーを含み、
ｘ、ｙおよびｚの各々は独立して正整数、好ましくは１〜４９８の範囲の整数である。
【０６９４】
前記実施形態では、コポリマーである少なくとも１つの交換リガンドは下記式ＩＶを有し：
【化３】
2020522452.tif 000005
式中
ＲＡ、ＲＢ、Ｒ１、Ｒ２、Ｒ３、Ｒ４、Ｒ５およびＲ６は上記で規定され、
ＲＣは第３の部分ＭＣを含む基を表し、
Ｒ８、Ｒ９およびＲ１０は独立して、Ｈ、またはアルキル、アルケニル、アリール、ヒドロキシル、ハロゲン、アルコキシ（ａｌｃｏｘｙ）、カルボキシレートから選択される基とすることができ、
ｘ、ｙおよびｚの各々は独立して正整数、好ましくは１〜４９８の範囲の整数である。
【０６９５】
本発明の別の実施形態では、少なくとも２つのモノマーを含むコポリマーである前記少なくとも１つの交換リガンドは下記式ＩＶ’を有し：
【化４】
2020522452.tif 000006
式中
ＲＡ’、ＲＡ”、ＲＢ’、ＲＢ”、Ｒ１’、Ｒ２’、Ｒ３’、Ｒ１”、Ｒ２”、Ｒ３”、Ｒ４’、Ｒ５’、Ｒ６’、Ｒ４”、Ｒ５”、およびＲ６”は上記で規定され、
ＲＣ’およびＲＣ”はそれぞれ、第３の部分ＭＣ’およびＭＣ”を含む基を表し、
Ｒ８’、Ｒ９’、Ｒ１０’、Ｒ８”、Ｒ９”、およびＲ１０”は独立してＨ、またはアルキル、アルケニル、アリール、ヒドロキシル、ハロゲン、アルコキシ（ａｌｃｏｘｙ）、カルボキシレートから選択される基とすることができ、
ｘ’およびｘ”の各々は独立して正整数、好ましくは０〜４９９の範囲の整数であり、ｘ’およびｘ”の少なくとも１つは０ではないことを条件とし、
ｙ’およびｙ”の各々は独立して正整数、好ましくは０〜４９９の範囲の整数であり、ｙ’およびｙ”の少なくとも１つは０ではないことを条件とし、
ｚ’およびｚ”の各々は独立して正整数、好ましくは０〜４９９の範囲の整数であり、ｚ’およびｚ”の少なくとも１つ”は０ではないことを条件とする。
【０６９６】
１つの実施形態によれば、コポリマーである少なくとも１つの交換リガンドは少なくとも２つのモノマーから得られ、前記モノマーは下記であり：
−ナノ粒子３の表面に対する親和性を有する第１の部分ＭＡを含む側鎖を有する１つのアンカーモノマーＭＡ；ならびに
−親水性である第２の部分ＭＢを含む側鎖を有する１つの親水性モノマーＭＢ；
コポリマーの一端はＨであり、他端は官能基または生理活性基を含む。
【０６９７】
１つの実施形態によれば、コポリマーである少なくとも１つの交換リガンドは一般式（Ｖ）を有し：
Ｈ−Ｐ［（Ａ）ｘ−コ−（Ｂ）ｙ］ｎ−Ｌ−Ｒ
式中
Ａはナノ粒子３の表面に対する親和性を有する第１の部分ＭＡを含む側鎖を有するアンカーモノマーを表し；
Ｂは親水性である第２の部分ＭＢを含む側鎖を有する親水性モノマーを表し；
ｎは、正整数、好ましくは１〜９９９、好ましくは１〜４９９、１〜２４９または１〜９９の範囲の整数を表し；
ｘおよびｙは各々独立してｎのパーセンテージを表し、ｘおよびｙはｎの０％とは異なり、かつ、ｎの１００％とは異なり、好ましくはｎの０％超〜１００％未満、好ましくはｎの０％超〜８０％、ｎの０％超〜５０％の範囲であり；ｘ＋ｙはｎの１００％に等しく；
Ｒは下記を表し：
・−ＮＨ２、−ＣＯＯＨ、−ＯＨ、−ＳＨ、−ＣＨＯ、ケトン、ハロゲン化物；活性化エステル、例えば、例としてＮ−ヒドロキシスクシンイミドエステル、Ｎ−ヒドロキシグルタルイミドエステルまたはマレイミドエステル；活性化カルボン酸、例えば、例として酸無水物または酸ハロゲン化物；イソチオシアネート；イソシアネート；アルキン；アジド；グルタル酸の無水物、無水コハク酸、無水マレイン酸；ヒドラジド；クロロギ酸、マレイミド、アルケン，シラン、ヒドラゾン、オキシムおよびフランを含む群から選択される官能基；ならびに
・アビジンまたはストレプトアビジン；モノクローナル抗体または単鎖抗体などの抗体；糖；親和性標的に対して特異的結合親和性を有するタンパク質またはペプチド配列、例えば、例としてアヴィマー（ａｖｉｍｅｒ）またはアフィボディ（親和性標的は、例えばタンパク質、核酸、ペプチド、代謝産物または小分子であってもよい）、抗原、ステロイド、ビタミン、薬物、ハプテン、代謝産物、毒素、環境汚染物質、アミノ酸、ペプチド、タンパク質、アプタマー、核酸、ヌクレオチド、ペプチド核酸（ＰＮＡ）、葉酸、炭水化物、脂質、リン脂質、リポタンパク質、リポ多糖、リポソームホルモン、多糖、ポリマー、ポリヒスチジンタグ、フルオロフォアを含む群から選択される生理活性基；ならびに
Ｌは、結合または１〜５０鎖原子を有するアルキレン、アルケニレン、アリーレンまたはアリールアルキル連結基を含む群から選択されるスペーサを表し、連結基は、−Ｏ−、−Ｓ−、−ＮＲ７−により、任意で中断または終結させることができ、式中Ｒ７はＨまたはアルキル、−ＣＯ−、−ＮＨＣＯ−、−ＣＯＮＨ−またはそれらの組み合わせであり；あるいはスペーサはＤＮＡ、ＲＮＡ、ペプチド核酸（ＰＮＡ）、多糖、ペプチドを含む群から選択される。
【０６９８】
特定の実施形態では、コポリマーである少なくとも１つの交換リガンドは式（Ｖ−ａ）を有し：
【化５】
2020522452.tif 000007
式中、ｎ、ｘ、ｙ、Ｌ、Ｒ、ＭＡおよびＭＢは上記で規定される通りであり；
ｑは１〜２０、好ましくは１〜１０、好ましくは１〜５の範囲の整数、好ましくは２、３、４であり、ｍは１〜２０、好ましくは１〜１０、好ましくは１〜５の範囲の整数、好ましくは２、３、４であり、ｐは１〜２０、好ましくは１〜１０、好ましくは１〜６の範囲の整数、好ましくは３、４、５である。
【０６９９】
特定の実施形態では、コポリマーである少なくとも１つの交換リガンドは式（Ｖ−ｂ）、またはその還元形態を有し：
【化６】
2020522452.tif 000008
式中、ｎ、ｘ、ｙ、ＬおよびＲは上記式（Ｖ）で規定される通りである。
【０７００】
別の特定の実施形態では、コポリマーである少なくとも１つの交換リガンドは式（Ｖ−ｃ）またはその還元形態を有し：
【化７】
2020522452.tif 000009
式中、ｎ、ｘ、ｙおよびＬは上記式（Ｖ）で規定される通りである。
【０７０１】
別の特定の実施形態では、コポリマーである少なくとも１つの交換リガンドは式（Ｖ−ｄ）またはその還元形態を有し：
【化８】
2020522452.tif 000010
式中、ｎ、ｘ、ｙおよびＬは上記式（Ｖ）で規定される通りである。
【０７０２】
別の特定の実施形態では、コポリマーである少なくとも１つの交換リガンドは式（Ｖ−ｅ）またはその還元形態を有し：
【化９】
2020522452.tif 000011
式中、ｎ、ｘ、ｙおよびＬは上記式（Ｖ）で規定される通りである。
【０７０３】
一実施形態によれば、コポリマーである少なくとも１つの交換リガンドは一般式（ＶＩ）を有し：
【化１０】
2020522452.tif 000012
式中
ｎ、ｘ、ｙ、ＬおよびＲは式（Ｖ）で規定される通りであり；
ＲＡはナノ粒子３の表面に対する親和性を有する第１の部分ＭＡを含む基を表し；
ＲＢは親水性である第２の部分ＭＢを含む基を表し；
Ｒ１、Ｒ２、Ｒ３、Ｒ４、Ｒ５およびＲ６は各々独立して、Ｈまたはアルキル、アルケニル、アリール、ヒドロキシル、ハロゲン、アルコキシおよびカルボキシレート、アミドから選択される基を表す。
【０７０４】
一実施形態によれば、コポリマーである少なくとも１つの交換リガンドは一般式（ＶＩＩ）を有し：
【化１１】
2020522452.tif 000013
式中
ＬおよびＲは式（Ｖ）で規定される通りであり；
ＲＡ’およびＲＡ”はそれぞれ、第１の部分ＭＡ’を含む基および第１の部分ＭＡ”を含む基を表し、前記部分ＭＡ’およびＭＡ”はナノ粒子３の表面に対する親和性を有し；
ＲＢ’およびＲＢ”はそれぞれ、第２の部分ＭＢ’を含む基および第２の部分ＭＢ”を含む基を表し、前記部分ＭＢ’およびＭＢ”は親水性であり；
Ｒ１’、Ｒ２’、Ｒ３’、Ｒ４’、Ｒ５’、Ｒ６’、Ｒ１”、Ｒ２”、Ｒ３”、Ｒ４”、Ｒ５”およびＲ６”は各々独立してＨまたはアルキル、アルケニル、アリール、ヒドロキシル、ハロゲン、アルコキシおよびカルボキシレート、アミドから選択される基を表し；
ｎは正整数、好ましくは１〜１０００、好ましくは１〜４９９、１〜２４９または１〜９９の範囲の整数を表し；
ｘ’およびｘ”は各々独立してｎのパーセンテージを表し、ｘ’およびｘ”の少なくとも１つはｎの０％とは異なり；ｘ’およびｘ”はｎの１００％とは異なり、好ましくはｘ’およびｘ”はｎの０％超〜１００％未満、好ましくはｎの０％超〜５０％、ｎの０％超〜５０％の範囲であり；
ｙ’およびｙ”は各々独立してｎのパーセンテージを表し、ｙ’およびｙ”の少なくとも１つはｎの０％とは異なり；ｙ’およびｙ”はｎの１００％とは異なり、好ましくはｙ’およびｙ”はｎの０％超〜１００％未満、好ましくはｎの０％超〜５０％、ｎの０％超〜５０％であり；
ｘ’＋ｘ”＋ｙ’＋ｙ”はｎの１００％に等しい。
【０７０５】
発明の別の実施形態では、コポリマーである少なくとも１つの交換リガンドは、少なくとも３つのモノマーから合成され、前記モノマーは下記であり：
−上記で規定される１つのアンカーモノマーＡ、
−上記で規定される１つの親水性モノマーＢ、
−疎水性官能基ＭＣを含む側鎖を有する１つの疎水性モノマーＣ、
コポリマーの一端はＨであり、他端は官能基または生理活性基を含む。
【０７０６】
一実施形態によれば、コポリマーである少なくとも１つの交換リガンドは一般式（ＶＩＩＩ）を有し：
Ｈ−Ｐ［（Ａ）ｘ−コ−（Ｂ）ｙ−コ−（Ｃ）ｚ］ｎ−Ｌ−Ｒ
式中
Ａ、Ｂ、Ｌ、Ｒおよびｎは上記で規定される通りであり；
Ｃは疎水性である部分ＭＣを含む側鎖を有する疎水性モノマーを表し；
ｘ、ｙおよびｚは各々独立してｎのパーセンテージを表し、ｘおよびｙはｎの０％とは異なり、かつ、ｎの１００％とは異なり、好ましくはｘ、ｙおよびｚはｎの０％超〜１００％未満、好ましくはｎの０％超〜８０％、ｎの０％超〜５０％の範囲であり、ｘ＋ｙ＋ｚはｎの１００％に等しい。
【０７０７】
一実施形態によれば、コポリマーである少なくとも１つの交換リガンドは一般式（ＩＸ）を有し：
【化１２】
2020522452.tif 000014
式中
ｎ、Ｌ、Ｒ、ＲＡ、ＲＢ、Ｒ１、Ｒ２、Ｒ３、Ｒ４、Ｒ５およびＲ６は上記で規定される通りであり；
ＲＣは疎水性である第３の部分ＭＣを含む基を表し；
Ｒ８、Ｒ９、およびＲ１０は各々独立してＨまたはアルキル、アルケニル、アリール、ヒドロキシル、ハロゲン、アルコキシおよびカルボキシレート、アミドから選択される基を表し；
ｘ、ｙおよびｚは各々独立してｎのパーセンテージを表し、ｘおよびｙはｎの０％とは異なり、かつ、ｎの１００％とは異なり、好ましくはｘ、ｙおよびｚはｎの０％超〜１００％未満、好ましくはｎの０％超〜８０％、ｎの０％超〜５０％の範囲であり；ならびに、ｘ＋ｙ＋ｚはｎの１００％に等しい。
【０７０８】
発明の１つの実施形態では、ｘ＋ｙは５〜５００、５〜２５０、５〜１００、５〜７５、５〜５０、１０〜５０、１０〜３０、５〜３５、５〜２５、１５〜２５の範囲である。発明の１つの実施形態では、ｘ＋ｙ＋ｚは５〜７５０、５〜５００、５〜１５０、５〜１００、１０〜７５、１０〜５０、５〜５０、１５〜２５、５〜２５の範囲である。発明の１つの実施形態では、ｘ’＋ｘ”＋ｙ’＋ｙ”は５〜５００、５〜２５０、５〜１００、５〜７５、５〜５０、１０〜５０、１０〜３０、５〜３５、５〜２５、１５〜２５の範囲である。発明の１つの実施形態では、前記ｘはｘ’＋ｘ”に等しい。発明の１つの実施形態では、前記ｙはｙ’＋ｙ”に等しい。発明の１つの実施形態では、ｘ’＋ｘ”＋ｙ’＋ｙ”＋ｚ’＋ｚ”は５〜７５０、５〜５００、５〜１５０、５〜１００、１０〜７５、１０〜５０、５〜５０、１５〜２５、５〜２５の範囲である。発明の１つの実施形態では、前記ｚはｚ’＋ｚ”に等しい。
【０７０９】
１つの実施形態では、ナノ粒子３の表面に対する親和性を有する第１の部分ＭＡは好ましくは、ナノ粒子３の表面で存在する金属、または、ナノ粒子３の表面で存在し、Ｏ、Ｓ、Ｓｅ、Ｔｅ、Ｎ、Ｐ、Ａｓ、およびその混合物の群において選択される材料に対する親和性を有する。
【０７１０】
発明の１つの実施形態では、少なくとも２つのモノマーを含むコポリマーである前記少なくとも１つの交換リガンドは、モノマーＡおよびモノマーＢを含む複数のモノマーを有する。１つの実施形態では、前記リガンドはランダムまたはブロックコポリマーである。別の実施形態では、前記リガンドはモノマーＡおよびモノマーＢから本質的に構成されるランダムまたはブロックコポリマーである。発明の１つの実施形態では、前記リガンドは多座リガンドである。
【０７１１】
発明の１つの実施形態では、前記ナノ粒子３の表面に対する親和性、特にナノ粒子３の表面で存在する金属に対する親和性を有する第１の部分ＭＡとしては、チオール部分、ジチオール部分、イミダゾール部分、カテコール部分、ピリジン部分、ピロール部分、チオフェン部分、チアゾール部分、ピラジン部分、カルボン酸またはカルボキシレート部分、ナフチリジン部分、ホスフィン部分、ホスフィンオキシド部分、フェノール部分、一級アミン部分、二級アミン部分、三級アミン部分、四級アミン部分、芳香族アミン部分、またはそれらの組み合わせが挙げられるが、それらに限定されない。
【０７１２】
発明の１つの実施形態では、ナノ粒子３の表面に対する親和性、および、特にＯ、Ｓ、Ｓｅ、Ｔｅ、Ｎ、Ｐ、Ａｓ、およびその混合物の群において選択される材料に対する親和性を有する前記第１の部分ＭＡとしては、イミダゾール部分、ピリジン部分、ピロール部分、チアゾール部分、ピラジン部分、ナフチリジン部分、ホスフィン部分、ホスフィンオキシド部分、一級アミン部分、二級アミン部分、三級アミン部分、四級アミン部分、芳香族アミン部分、またはそれらの組み合わせが挙げられるが、それらに限定されない。
【０７１３】
発明の１つの実施形態では、前記第１の部分ＭＡはジヒドロリポ酸（ＤＨＬＡ）部分ではない。
【０７１４】
本発明の別の実施形態では、前記第１の部分ＭＡはイミダゾール部分ではない。
【０７１５】
１つの実施形態では、モノマーＡおよびＢはメタクリルアミドモノマーである。
【０７１６】
発明の１つの実施形態では、高い水溶性を有する前記第２の部分ＭＢとしては、下記が挙げられるが、それらに限定されない：双性イオン部分（すなわち、負電荷および正電荷の両方を有する任意の化合物、好ましくはアンモニウム基およびスルホン酸基の両方を有する基またはアンモニウム基およびカルボキシレート基の両方を有する基）、例えば、例としてアミノカルボキシレート、アミノスルホン酸、カルボキシベタイン部分（アンモニウム基は脂肪族鎖中に含まれ得る）、５員環、５員複素環（１、２または３つのさらなる窒素原子を含む）、６員環、６員複素環（１、２、３、または４つのさらなる窒素原子を含む）、スルホベタイン部分（アンモニウム基は脂肪族鎖中に含まれ得る）、５員環、５員複素環（１、２または３つのさらなる窒素原子を含む）、６員環、６員複素環（１、２、３、または４つのさらなる窒素原子を含む）、ホスホベタイン（アンモニウム基は脂肪族鎖中に含まれ得る）、５員環、５員複素環（１、２または３つのさらなる窒素原子を含む）、６員環、６員複素環（１、２、３、または４つのさらなる窒素原子を含む）、ホスホリルコリン、ホスホコリン部分、およびそれらの組み合わせまたはＰＥＧ部分。
【０７１７】
好適なＰＥＧ部分の一例は−［Ｏ−ＣＨ２−ＣＨＲ’］ｎ−Ｒ’’であり、式中、Ｒ’はＨまたはＣ１−Ｃ３アルキルとすることができ、Ｒ’’はＨ、−ＯＨ、Ｃ１−Ｃ６アルキル、Ｃ１−Ｃ６アルコキシ、アリール、アリールオキシ、アリールアルキル、またはアリールアルコキシとすることができ、ｎは、１〜１２０、好ましくは１〜６０、より好ましくは１〜３０の範囲の整数とすることができる。
【０７１８】
１つの実施形態では、ＢがＰＥＧ部分である第２の部分ＭＢを含むモノマーを含む場合、ＢはＰＥＧ部分ではない第２の部分ＭＢを含む少なくとも１つのモノマーをさらに含む。
【０７１９】
本発明の別の実施形態では、高い水溶性を有する前記第２の部分ＭＢはＰＥＧ部分ではない。
【０７２０】
発明の１つの実施形態では、前記部分ＭＡは前記部分ＭＡ’およびＭＡ”を含む。
【０７２１】
発明の１つの実施形態では、前記部分ＭＢは前記部分ＭＢ’およびＭＢ”を含む。
【０７２２】
発明の１つの実施形態では、ナノ粒子３の表面に対する親和性、および特にナノ粒子３の表面で存在する金属に対する親和性を有する前記第１の部分ＭＡ’およびＭＡ”としては、チオール部分、ジチオール部分、イミダゾール部分、カテコール部分、ピリジン部分、ピロール部分、チオフェン部分、チアゾール部分、ピラジン部分、カルボン酸またはカルボキシレート部分、ナフチリジン部分、ホスフィン部分、ホスフィンオキシド部分、フェノール部分、一級アミン部分、二級アミン部分、三級アミン部分、四級アミン部分、芳香族アミン部分、またはそれらの組み合わせが挙げられるが、それらに限定されない。
【０７２３】
発明の１つの実施形態では、ナノ粒子３の表面に対する親和性、および特にＯ、Ｓ、Ｓｅ、Ｔｅ、Ｎ、Ｐ、Ａｓ、およびその混合物の群において選択される材料に対する親和性を有する前記第１の部分ＭＡ’およびＭＡ”としては、イミダゾール部分、ピリジン部分、ピロール部分、チアゾール部分、ピラジン部分、ナフチリジン部分、ホスフィン部分、ホスフィンオキシド部分、一級アミン部分、二級アミン部分、三級アミン部分、四級アミン部分、芳香族アミン部分、またはそれらの組み合わせが挙げられるが、それらに限定されない。
【０７２４】
発明の１つの実施形態では、ナノ粒子３の表面に対する親和性を有する前記第１の部分ＭＡ’はジチオール部分であり、ナノ粒子３の表面に対する親和性を有する前記第１の部分ＭＡ”はイミダゾール部分である。
【０７２５】
発明の１つの実施形態では、高い水溶性を有する前記第２の部分ＭＢ’およびＭＢ”としては、下記が挙げられるが、それらに限定されず：双性イオン部分（すなわち、負電荷および正電荷の両方を有する任意の化合物、好ましくはアンモニウム基およびスルホン酸基の両方を有する基またはアンモニウム基およびカルボキシレート基の両方を有する基）、例えば、例としてアミノカルボキシレート、アミノスルホン酸、カルボキシベタイン部分（アンモニウム基は脂肪族鎖中に含まれ得る）、５員環、５員複素環（１、２または３つのさらなる窒素原子を含む）、６員環、６員複素環（１、２、３、または４つのさらなる窒素原子を含む）、スルホベタイン部分（アンモニウム基は脂肪族鎖中に含まれ得る）、５員環、５員複素環（１、２または３つのさらなる窒素原子を含む）、６員環、６員複素環（１、２、３、または４つのさらなる窒素原子を含む）、ホスホベタイン（アンモニウム基は脂肪族鎖中に含まれ得る）、５員環、５員複素環（１、２または３つのさらなる窒素原子を含む）、６員環、６員複素環（１、２、３、または４つのさらなる窒素原子を含む）、ホスホリルコリン、ホスホコリン部分、およびそれらの組み合わせまたはＰＥＧ部分、またはポリ（エーテル）グリコール部分、ここで、ＭＢ’がＰＥＧ部分である場合、ＭＢ”はＰＥＧ部分ではなく、およびその逆である。
【０７２６】
発明の１つの実施形態では、高い水溶性を有する前記第２の部分ＭＢ’はスルホベタイン基であり、高い水溶性を有する前記第２の部分ＭＢ”はＰＥＧ部分である。
【０７２７】
発明の１つの実施形態では、反応性官能基を有する前記第３の部分ＭＣは選択した条件下で選択した作用物質と共有結合を形成することができ、下記を含むが、それらに限定されない：一級アミン基などのアミン基を有する任意の部分、アジド基を有する任意の部分、ハロゲン基を有する任意の部分、アルケニル基を有する任意の部分、アルキニル基を有する任意の部分、酸性官能基を有する任意の部分、活性化酸性官能基を有する任意の部分、アルコール基を有する任意の部分、活性化アルコール基を有する任意の部分、チオール基を有する任意の部分。それはまた、高親和性でタンパク質または抗体などの巨大分子に結合することができるビオチンなどの小分子とすることができる。
【０７２８】
１つの実施形態によれば、Ｍｃの反応性官能基は化学の実務において一般的に使用される任意の好適な保護基により保護され得る。保護および脱保護は、当技術分野で知られており、保護される分子の構造に適合された任意の好適な方法により実施され得る。Ｍｃの反応性官能基はリガンドの合成中保護され、重合工程後に除去され得る。ＭＣの反応基はその代わりに、重合工程後にリガンド中に導入され得る。
【０７２９】
本発明の別の実施形態では、反応性官能基を有する前記第３の部分ＭＣは、選択的に結合する対応物と非共有結合を形成することができ、反応性官能基を有する前記第３の部分ＭＣとしては、その対応物ストレプトアビジンに結合するビオチン、その対応物配列相補的核酸に結合する核酸、その対応物ＦＫＢＰに結合するＦＫ５０６、その対応物対応する抗原に結合する抗体が挙げられるが、それらに限定されない。
【０７３０】
発明の１つの実施形態では、第３の部分ＭＣを含むＲＣは式−ＬＣ−ＭＣを有することができ、式中、ＬＣは結合または１〜８個の鎖原子を有するアルキレン、アルケニレン、ＰＥＧ部分、またはアリーレン連結基とすることができ、−Ｏ−、−Ｓ−、−ＮＲ７−により、任意で中断または終結させることができ、Ｒ７はＨまたはアルキル、−ＣＯ−、−ＮＨＣＯ−、−ＣＯＮＨ−またはそれらの組み合わせであり、およびＭＣは上記第３の部分に対応する。
【０７３１】
好適なＰＥＧ部分の一例は−［Ｏ−ＣＨ２−ＣＨＲ’］ｎ−であり、式中、Ｒ’はＨまたはＣ１−Ｃ３アルキルとすることができ、ｎは０〜３０の範囲の整数とすることができる。
【０７３２】
１つの実施形態によれば、官能基は下記を含む群から選択される：−ＮＨ２、−ＣＯＯＨ、−ＯＨ、−ＳＨ、−ＣＨＯ、ケトン、ハロゲン化物；活性化エステル、例えば、例としてＮ−ヒドロキシスクシンイミドエステル、Ｎ−ヒドロキシグルタルイミドエステルまたはマレイミドエステル；活性化カルボン酸、例えば、例として酸無水物または酸ハロゲン化物；イソチオシアネート；イソシアネート；アルキン；アジド；グルタル酸無水物、無水コハク酸、無水マレイン酸；ヒドラジド；クロロギ酸、マレイミド、アルケン，シラン、ヒドラゾン、オキシムおよびフラン。
【０７３３】
一実施形態によれば、生理活性基は下記を含む群から選択される：アビジンまたはストレプトアビジン；モノクローナル抗体または単鎖抗体などの抗体；糖；親和性標的に対して特異的結合親和性を有するタンパク質またはペプチド配列、例えば、例としてアヴィマー（ａｖｉｍｅｒ）またはアフィボディ（親和性標的は、例えば、タンパク質、核酸、ペプチド、代謝産物または小分子であってもよい）、抗原、ステロイド、ビタミン、薬物、ハプテン、代謝産物、毒素、環境汚染物質、アミノ酸、ペプチド、タンパク質、アプタマー、核酸、ヌクレオチド、ペプチド核酸（ＰＮＡ）、葉酸、炭水化物、脂質、リン脂質、リポタンパク質、リポ多糖、リポソームホルモン、多糖、ポリマー、ポリヒスチジンタグ、フルオロフォア。
【０７３４】
発明の１つの実施形態では、第１の部分ＭＡを含むＲＡは式−ＬＡ−ＭＡを有することができ、式中、ＬＡは結合または、１〜８つの鎖原子を有するアルキレン、アルケニレン、またはアリーレン連結基とすることができ、−Ｏ−、−Ｓ−、−ＮＲ７−により、任意で中断または終結させることができ、ここで、Ｒ７はＨまたはアルキル、−ＣＯ−、−ＮＨＣＯ−、−ＣＯＮＨ−またはそれらの組み合わせであり、ＭＡは上記第１の部分に対応する。
【０７３５】
発明の１つの実施形態では、第２の部分ＭＢを含むＲＢは式−ＬＢ−ＭＢを有することができ、式中、ＬＢは結合または、１〜８つの鎖原子を有するアルキレン、アルケニレン、またはアリーレン連結基とすることができ、−Ｏ−、−Ｓ−、−ＮＲ７−により、任意で中断または終結させることができ、ここで、Ｒ７はＨまたはアルキル、−ＣＯ−、−ＮＨＣＯ−、−ＣＯＮＨ−またはそれらの組み合わせであり、ＭＢは上記第２の部分に対応する。
【０７３６】
１つの実施形態によれば、発明の粒子１を得るための方法は、発明の方法の最終工程後に粒子１を加熱する追加の加熱工程を含まず、この追加の加熱工程の温度は、少なくとも１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、１４００℃、１４５０℃、または１５００℃である。実際、とりわけ高温での追加の加熱工程はナノ粒子３の特異的性質の低下を引き起こす可能性があり、例えば、粒子１中に含まれる蛍光ナノ粒子に対する蛍光の消光を引き起こす可能性がある。
【０７３７】
１つの実施形態によれば、発明の方法は粒子１を加熱する追加の加熱工程をさらに含む。この実施形態では、前記追加の加熱工程は発明の方法の最終工程後に起こる。
【０７３８】
１つの実施形態によれば、追加の加熱工程の温度は少なくとも５０℃、１００℃、１５０℃、２００℃、２５０℃、３００℃、３５０℃、４００℃、４５０℃、５００℃、５５０℃、６００℃、６５０℃、７００℃、７５０℃、８００℃、８５０℃、９００℃、９５０℃、１０００℃、１０５０℃、１１００℃、１１５０℃、１２００℃、１２５０℃、１３００℃、１３５０℃、１４００℃、１４５０℃、または１５００℃である。
【０７３９】
１つの実施形態によれば、追加の加熱工程の時間は少なくとも５分、１０分、１５分、２０分、２５分、３０分、３５分、４０分、４５分、５０分、５５分、６０分、１．５時間、２時間、２．５時間、３時間、３．５時間、４時間、４．５時間、５時間、５．５時間、６時間、６．５時間、７時間、７．５時間、８時間、８．５時間、９時間、９．５時間、１０時間、１１時間、１２時間、１３時間、１４時間、１５時間、１６時間、１７時間、１８時間、１９時間、２０時間、２１時間、２２時間、２３時間、２４時間、３０時間、３６時間、４２時間、４８時間、５４時間、６０時間、６６時間、７２時間、７８時間、８４時間、９０時間、９６時間、１０２時間、１０８時間、１１４時間、１２０時間、１２６時間、１３２時間、１３８時間、１４４時間、１５０時間、１５６時間、１６２時間または１６８時間である。
【０７４０】
１つの実施形態によれば、発明の方法は前記粒子１の機能化の工程をさらに含む。
【０７４１】
１つの実施形態によれば、発明の粒子１は特異結合成分で機能化され、前記特異結合成分としては、下記が挙げられるが、それらに限定されない：抗原、ステロイド、ビタミン、薬物、ハプテン、代謝産物、毒素、環境汚染物質、アミノ酸、ペプチド、タンパク質、抗体、多糖、ヌクレオチド、ヌクレオシド、オリゴヌクレオチド、ソラレン、ホルモン、核酸、核酸ポリマー、炭水化物、脂質、リン脂質、リポタンパク質、リポ多糖、リポソーム、親油性ポリマー、合成ポリマー、ポリマー微小粒子、生物細胞、ウイルスおよびそれらの組み合わせ。好ましいペプチドとしては下記が挙げられるが、それらに限定されない：神経ペプチド、サイトカイン、毒素、プロテアーゼ基質、およびプロテインキナーゼ基質。好ましいタンパク質コンジュゲートとしては、下記が挙げられる：酵素、抗体、レクチン、糖タンパク質、ヒストン、アルブミン、リポタンパク質、アビジン、ストレプトアビジン、プロテインＡ、プロテインＧ、フィコビリンタンパク質および他の蛍光タンパク質、ホルモン、毒素および成長因子。好ましい核酸ポリマーは一本鎖または複数鎖、天然または合成ＤＮＡまたはＲＮＡオリゴヌクレオチド、またはＤＮＡ／ＲＮＡハイブリッドであり、またはモルホリン誘導体化リン化物などの異常なリンカー、またはペプチド核酸、例えばＮ−（２−アミノエチル）グリシン単位を組み込み、ここで、核酸は５０未満のヌクレオチド、より典型的には２５未満のヌクレオチドを含む。発明の粒子１の機能化は、当技術分野で知られている技術を使用して実施することができる。
【０７４２】
１つの実施形態によれば、方法は粒子１上でシェルを形成する工程をさらに含む。
【０７４３】
１つの実施形態によれば、粒子１上でシェルを形成する工程前に、前記粒子１は以上で記載されるにように、分離され、収集され、分散され、および／または懸濁される。
【０７４４】
１つの実施形態によれば、粒子１上でシェルを形成する工程前に、前記粒子１は分離され、収集され、分散され、および／または懸濁されない。
【０７４５】
１つの実施形態によれば、シェル形成工程はガス中に懸濁された粒子１をチューブに指向させることを含み、そこで、それらは、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素カドミウム、硫黄、セレン、インジウム、テルル、水銀、スズ、銅、窒素、ガリウム、アンチモン、タリウム、モリブデン、パラジウム、セリウム、タングステン、コバルト、マンガン、またはそれらの混合物を含む少なくとも１つの分子；ならびに分子酸素の存在下に置かれ、対応する酸化物、混合酸化物、それらの混合酸化物またはそれらの混合物のシェルが形成される。
【０７４６】
１つの実施形態によれば、シェル形成工程はガス中に懸濁された粒子１をチューブに指向させることを含み、そこで、それらはケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素カドミウム、硫黄、セレン、インジウム、テルル、水銀、スズ、銅、窒素、ガリウム、アンチモン、タリウム、モリブデン、パラジウム、セリウム、タングステン、コバルト、マンガン、またはそれらの混合物を含む分子；ならびに分子酸素の存在下に選択的に置かれ、対応する酸化物、混合酸化物、それらの混合酸化物またはそれらの混合物のシェルが形成される。
【０７４７】
１つの実施形態によれば、シェル形成工程は、ケイ素、ホウ素、リン、ゲルマニウム、ヒ素、アルミニウム、鉄、チタン、ジルコニウム、ニッケル、亜鉛、カルシウム、ナトリウム、バリウム、カリウム、マグネシウム、鉛、銀、バナジウム、テルル、マンガン、イリジウム、スカンジウム、ニオブ、スズ、セリウム、ベリリウム、タンタル、硫黄、セレン、窒素、フッ素、塩素カドミウム、硫黄、セレン、インジウム、テルル、水銀、スズ、銅、窒素、ガリウム、アンチモン、タリウム、モリブデン、パラジウム、セリウム、タングステン、コバルト、マンガン、またはそれらの混合物を含む異なるまたは同じ分子を使用して少なくとも２回繰り返され得る。この実施形態では、シェルの厚さは増加される。
【０７４８】
１つの実施形態によれば、シェル形成工程はガス中に懸濁された粒子１をチューブに指向させることを含み、それらは原子層堆積（ＡＬＤ）プロセスに供され、シェルが粒子１上に形成され、前記シェルは、酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物またはそれらの混合物を含む。
【０７４９】
１つの実施形態によれば、ＡＬＤによるシェル形成工程は、異なるまたは同じシェル前駆体を使用して少なくとも２回繰り返され得る。この実施形態では、シェルの厚さは増加される。
【０７５０】
１つの実施形態によれば、シェル形成工程のためのチューブは直線、らせんまたはリング状とすることができる。
【０７５１】
１つの実施形態によれば、シェル形成工程中、粒子１は以上で記載される支持体上に堆積され得る。この実施形態では、前記支持体はチューブ内にあり、またはチューブ自体である。
【０７５２】
１つの実施形態によれば、シェル形成工程は粒子１を溶媒中に分散させること、およびそれらを以上で記載される加熱工程に供することを含む。
【０７５３】
１つの実施形態によれば、シェル形成工程は、粒子１を溶媒中に分散させること、およびそれらを発明の方法に供することを含む。この実施形態では、発明の方法は粒子１を用いて少なくとも１回、または数回繰り返すことができ、それぞれ、少なくとも１つまたは複数のシェルが得られる。
【０７５４】
１つの実施形態によれば、シェル形成工程後、粒子１は以上で記載されるように収集される。
【０７５５】
１つの実施形態によれば、粒子１のサイズは、加熱温度、加熱時間、冷却温度、溶液Ａおよび／またはＢの量、溶液Ａおよび／またはＢの濃度、加水分解時間、加水分解温度、ナノ粒子３のコロイド懸濁液中のナノ粒子３濃度、溶液ＡまたはＢ中の酸および／または塩基の性質、有機溶媒の性質、系中に注入されるガスの性質および流速、または装置４の様々な要素の幾何学的形状および寸法により制御することができる。
【０７５６】
１つの実施形態によれば、粒子１のサイズ分布は、加熱温度、加熱時間、冷却温度、溶液Ａおよび／またはＢの量、溶液Ａおよび／またはＢの濃度、加水分解時間、加水分解温度、ナノ粒子３のコロイド懸濁液中のナノ粒子３濃度、溶液ＡまたはＢ中の酸および／または塩基の性質、有機溶媒の性質、系中に注入されるガスの性質および流速、または装置４の様々な要素の幾何学的形状および寸法により制御することができる。
【０７５７】
１つの実施形態によれば、ナノ粒子３による粒子１の充填度は、加熱温度、加熱時間、冷却温度、溶液Ａおよび／またはＢの量、溶液Ａおよび／またはＢの濃度、加水分解時間、加水分解温度、ナノ粒子３のコロイド懸濁液中のナノ粒子３濃度、溶液ＡまたはＢ中の酸および／または塩基の性質、有機溶媒の性質、系中に注入されるガスの性質および流速、または装置４の様々な要素の幾何学的形状および寸法により制御することができる。
【０７５８】
１つの実施形態によれば、粒子１の密度は、加熱温度、加熱時間、冷却温度、溶液Ａおよび／またはＢの量、溶液Ａおよび／またはＢの濃度、加水分解時間、加水分解温度、ナノ粒子３のコロイド懸濁液中のナノ粒子３濃度、溶液ＡまたはＢ中の酸および／または塩基の性質、有機溶媒の性質、系中に注入されるガスの性質および流速、または装置４の様々な要素の幾何学的形状および寸法により制御することができる。
【０７５９】
１つの実施形態によれば、粒子１の多孔度は、加熱温度、加熱時間、冷却温度、溶液Ａおよび／またはＢの量、溶液Ａおよび／またはＢの濃度、加水分解時間、加水分解温度、ナノ粒子３のコロイド懸濁液中のナノ粒子３濃度、溶液ＡまたはＢ中の酸および／または塩基の性質、有機溶媒の性質、系中に注入されるガスの性質および流速、または装置４の様々な要素の幾何学的形状および寸法により制御することができる。
【０７６０】
１つの実施形態によれば、粒子１のガスに対する透過性は、加熱温度、加熱時間、冷却温度、溶液Ａおよび／またはＢの量、溶液Ａおよび／またはＢの濃度、加水分解時間、加水分解温度、ナノ粒子３のコロイド懸濁液中のナノ粒子３濃度、溶液ＡまたはＢ中の酸および／または塩基の性質、有機溶媒の性質、系中に注入されるガスの性質および流速、または装置４の様々な要素の幾何学的形状および寸法により制御することができる。
【０７６１】
１つの実施形態によれば、発明の方法は下記工程を含まない：ナノ粒子３の水溶液または有機溶液を調製すること、ナノメートル細孔ガラスを前記溶液中に少なくとも１０分間浸漬させること、浸漬させたナノメートル細孔ガラスを溶液から取り出し、空気中で乾燥させること、ナノメートル細孔ガラスを樹脂で包み、パッケージングすること、および前記樹脂を固化させること。
【０７６２】
１つの実施形態によれば、方法は、得られたままの粒子のＨ２ガスフロー中での分散をさらに含む。この実施形態では、前記Ｈ２ガスフローはナノ粒子３、無機材料２および／または粒子１における欠陥のパッシベーションを可能にする。
【０７６３】
本発明の別の目的は発明の方法により得られる粒子１に関し、前記得られた粒子１は無機材料２中に封入された複数のナノ粒子３を含む（図１に示される）。
【０７６４】
１つの実施形態によれば、得られた粒子１は複合粒子である。
【０７６５】
１つの実施形態によれば、複数のナノ粒子３は前記無機材料２中に均一に分散される。この実施形態では、無機材料２中での複数のナノ粒子３の均一な分散は前記ナノ粒子３の凝集を防止し、これによりそれらの特性の低下が防止される。例えば、無機蛍光ナノ粒子の場合、均一な分散により前記ナノ粒子の光学特性の保存が可能になり、消光が回避され得る。
【０７６６】
発明の得られた粒子１はまた、特に興味深く、というのも、それらは、選択した無機材料２によって、ＲＯＨＳ基準に容易に応じることができるからである。そうすると、それ自体ＲＯＨＳ適合ではない可能性があるナノ粒子３の特性を保存しながら、ＲＯＨＳ適合粒子を有することが可能である。
【０７６７】
１つの実施形態によれば、得られた粒子１は空気加工処理可能である。この実施形態は、前記得られた粒子１の操作または輸送およびオプトエレクトロニクス装置などの装置における前記得られた粒子１の使用に対し特に有利である。
【０７６８】
１つの実施形態によれば、得られた粒子１は標準リソグラフィープロセスと適合可能である。この実施形態はオプトエレクトロニクス装置などの装置における前記得られた粒子１の使用に対し特に有利である。
【０７６９】
１つの実施形態によれば、得られた粒子１は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの最大寸法を有する。
【０７７０】
１つの実施形態によれば、得られた粒子１は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの最小寸法を有する。
【０７７１】
１つの実施形態によれば、得られた粒子１とナノ粒子３の間のサイズ比は、１．２５〜１０００、好ましくは２〜５００、より好ましくは５〜２５０、さらにいっそう好ましくは５〜１００の範囲である。
【０７７２】
１つの実施形態によれば、得られた粒子１の最小寸法は、前記得られた粒子１の最大寸法より、少なくとも１．５；少なくとも２；少なくとも２．５；少なくとも３；少なくとも３．５；少なくとも４；少なくとも４．５；少なくとも５；少なくとも５．５；少なくとも６；少なくとも６．５；少なくとも７；少なくとも７．５；少なくとも８；少なくとも８．５；少なくとも９；少なくとも９．５；少なくとも１０；少なくとも１０．５；少なくとも１１；少なくとも１１．５；少なくとも１２；少なくとも１２．５；少なくとも１３；少なくとも１３．５；少なくとも１４；少なくとも１４．５；少なくとも１５；少なくとも１５．５；少なくとも１６；少なくとも１６．５；少なくとも１７；少なくとも１７．５；少なくとも１８；少なくとも１８．５；少なくとも１９；少なくとも１９．５；少なくとも２０；少なくとも２５；少なくとも３０；少なくとも３５；少なくとも４０；少なくとも４５；少なくとも５０；少なくとも５５；少なくとも６０；少なくとも６５；少なくとも７０；少なくとも７５；少なくとも８０；少なくとも８５；少なくとも９０；少なくとも９５；少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、または少なくとも１０００の係数（アスペクト比）だけ小さい。
【０７７３】
１つの実施形態によれば、得られた粒子１は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの平均サイズを有する。
【０７７４】
１μｍ未満の平均サイズを有する得られた粒子１は、同じ数のナノ粒子３を含むより大きな粒子と比べていくつかの利点を有する：ｉ）より大きな粒子と比べて光散乱が増加する；ｉｉ）溶媒中に分散されると、より大きな粒子と比べて、より安定なコロイド懸濁液が得られる；ｉｉｉ）少なくとも１００ｎｍの画素と適合するサイズを有する。
【０７７５】
１μｍより大きな平均サイズを有する得られた粒子１は、同じ数のナノ粒子３を含むより小さな粒子と比べていくつかの利点を有する：ｉ）より小さな粒子と比べて光散乱が低減する；ｉｉ）ウィスパリングギャラリー波モードを有する；ｉｉｉ）１μｍ以上の画素と適合するサイズを有する；ｉｖ）前記得られた粒子１中に含まれるナノ粒子３間の平均距離が増加し、より良好な熱排出が得られる；ｖ）前記得られた粒子１中に含まれるナノ粒子３と前記得られた粒子１の表面の間の平均距離が増加し、よって、酸化に対してナノ粒子３がより良好に保護される、または前記粒子１の外部空間から来た化学種との化学反応に起因する酸化が遅延する；ｖｉ）より小さな得られた粒子１と比べて、得られた粒子１と前記得られた粒子１中に含まれるナノ粒子３の間の質量比が増加し、よって、ＲＯＨＳ標準の対象となる化学元素の質量濃度が低減し、ＲＯＨＳ基準に適合することがより容易になる。
【０７７６】
１つの実施形態によれば、得られた粒子１はＲＯＨＳ適合である。
【０７７７】
１つの実施形態によれば、得られた粒子１は重量で、１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満のカドミウムを含む。
【０７７８】
１つの実施形態によれば、得られた粒子１は、重量で、１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満の鉛を含む。
【０７７９】
１つの実施形態によれば、得られた粒子１は、重量で、１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満の水銀を含む。
【０７８０】
１つの実施形態によれば、得られた粒子１は無機材料２中に存在する主化学元素より重い化学元素を含む。この実施形態では、得られた粒子１中の前記重化学元素はＲＯＨＳ標準の対象となる化学元素の質量濃度を低下させ、これにより、前記得られた粒子１はＲＯＨＳ適合となる。
【０７８１】
１つの実施形態によれば、重化学元素の例としては下記が挙げられるが、それらに限定されない：Ｂ、Ｃ、Ｎ、Ｆ、Ｎａ、Ｍｇ、Ａｌ、Ｓｉ、Ｐ、Ｓ、Ｃｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｔｅ、Ｉ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ａｔ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕまたはそれらの混合物。
【０７８２】
１つの実施形態によれば、得られた粒子１は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４μｍ−��、０．０３９６μｍ−１、０．０３９２μｍ−１、０．０３８８μｍ−１、０．０３８５μｍ−１；０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１；０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、または０．００２μｍ−１の最小曲率を有する。
【０７８３】
１つの実施形態によれば、得られた粒子１は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４μｍ−��、０．０３９６μｍ−１、０．０３９２μｍ−１、０．０３８８μｍ−１、０．０３８５μｍ−１；０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１；０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、または０．００２μｍ−１の最大曲率を有する。
【０７８４】
１つの実施形態によれば、得られた粒子１は多分散である。
【０７８５】
１つの実施形態によれば、得られた粒子１は単分散である。
【０７８６】
１つの実施形態によれば、得られた粒子１は狭いサイズ分布を有する。
【０７８７】
１つの実施形態によれば、得られた粒子１は凝集していない。
【０７８８】
１つの実施形態によれば、得られた粒子１接しておらず、接触していない。
【０７８９】
１つの実施形態によれば、得られた粒子１は隣接しており、接触している。
【０７９０】
１つの実施形態によれば、得られた粒子１の表面粗さは、前記得られた粒子１の最大寸法の０％、０．０００１％、０．０００２％、０．０００３％、０．０００４％、０．０００５％、０．０００６％、０．０００７％、０．０００８％、０．０００９％、０．００１％、０．００２％、０．００３％、０．００４％、０．００５％、０．００６％、０．００７％、０．００８％、０．００９％、０．０１％、０．０２％、０．０３％、０．０４％、０．０５％、０．０６％、０．０７％、０．０８％、０．０９％、０．１％、０．１１％、０．１２％、０．１３％、０．１４％、０．１５％、０．１６％、０．１７％、０．１８％、０．１９％、０．２％、０．２１％、０．２２％、０．２３％、０．２４％、０．２５％、０．２６％、０．２７％、０．２８％、０．２９％、０．３％、０．３１％、０．３２％、０．３３％、０．３４％、０．３５％、０．３６％、０．３７％、０．３８％、０．３９％、０．４％、０．４１％、０．４２％、０．４３％、０．４４％、０．４５％、０．４６％、０．４７％、０．４８％、０．４９％、０．５％、１％、１．５％、２％、２．５％３％、３．５％、４％、４．５％、または５％以下であり、前記得られた粒子１の表面は完全に滑らかであることが意味される。
【０７９１】
１つの実施形態によれば、得られた粒子１の表面粗さは前記得られた粒子１の最大寸法の０．５％以下であり、前記得られた粒子１の表面は完全に滑らかであることが意味される。
【０７９２】
１つの実施形態によれば、得られた粒子１は球形状、卵形形状、円盤形状、円筒形状、ファセット形状、六角形状、三角形状、立方体形状、またはプレートレット形状を有する。
【０７９３】
１つの実施形態によれば、得られた粒子１はラズベリー形状、角柱形状、多面体形状、スノーフレーク形状、花形状、とげ形状、半球形状、錐体形状、ウニ形状、糸形状、両凹円盤形状、ワーム形状、ツリー形状、デンドライト形状、ネックレス形状、鎖形状、またはブッシュ形状を有する。
【０７９４】
１つの実施形態によれば、得られた粒子１は球形状を有し、または得られた粒子１はビーズである。
【０７９５】
１つの実施形態によれば、得られた粒子１は中空であり、すなわち、得られた粒子１は中空ビーズである。
【０７９６】
１つの実施形態によれば、得られた粒子１はコア／シェル構造を有さない。
【０７９７】
１つの実施形態によれば、得られた粒子１は以下で記載されるコア／シェル構造を有する。
【０７９８】
１つの実施形態によれば、得られた粒子１は繊維ではない。
【０７９９】
１つの実施形態によれば、得られた粒子１は未定義形状を有するマトリクスではない。
【０８００】
１つの実施形態によれば、得られた粒子１はガラスの肉眼断片ではない。この実施形態では、ガラス片は、より大きなガラス実体から、例えば、それを切断することにより得られたガラス、または型を使用することにより得られたガラスを示す。１つの実施形態では、ガラス片は１ｍｍを超える少なくとも１つの寸法を有する。
【０８０１】
１つの実施形態によれば、得られた粒子１は無機材料２のサイズを低減させることにより得られない。例えば、得られた粒子１は無機材料２の断片のミリングにより、それを切断することにより、それに粒子、原子または電子のような発射物を発射させることにより、または任意の他の方法により得られない。
【０８０２】
１つの実施形態によれば、得られた粒子１はより大きな粒子のミリングにより、または粉末の噴霧により得られない。
【０８０３】
１つの実施形態によれば、得られた粒子１はナノ粒子３がドープされたナノメートル細孔ガラスの断片ではない。
【０８０４】
１つの実施形態によれば、得られた粒子１はガラスモノリスではない。
【０８０５】
１つの実施形態によれば、球状の得られた粒子１は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの直径を有する。
【０８０６】
１つの実施形態によれば、球状の得られた粒子１の統計的セットは、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μ��、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの平均直径を有する。
【０８０７】
１つの実施形態によれば、球状の得られた粒子１の統計的セットの平均直径は０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％、６％、６．１％、６．２％、６．３％、６．４％、６．５％、６．６％、６．７％、６．８％、６．９％、７％、７．１％、７．２％、７．３％、７．４％、７．５％、７．６％、７．７％、７．８％、７．９％、８％、８．１％、８．２％、８．３％、８．４％、８．５％、８．６％、８．７％、８．８％、８．９％、９％、９．１％、９．２％、９．３％、９．４％、９．５％、９．６％、９．７％、９．８％、９．９％、１０％、２０％、３０％、４０％、５０％、６０％、７０％、８０％、８５％、９０％、９５％、１００％、１０５％、１１０％、１１５％、１２０％、１２５％、１３０％、１３５％、１４０％、１４５％、１５０％、１５５％、１６０％、１６５％、１７０％、１７５％、１８０％、１８５％、１９０％、１９５％、または２００％以下の偏差を有し得る。
【０８０８】
１つの実施形態によれば、球状の得られた粒子１は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４��ｍ−１、０．０３９６μｍ−１、０．０３９２μｍ−１、０．０３８８μｍ−１、０．０３８５μｍ−１；０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１；０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、または０．００２μｍ−１の特有の曲率を有する。
【０８０９】
１つの実施形態によれば、球状の得られた粒子１の統計的セットは、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ���１、０．０４μｍ−１、０．０３９６μｍ−１、０．０３９２μｍ−１、０．０３８８μｍ−１、０．０３８５μｍ−１；０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１；０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、または０．００２μｍ−１の平均した特有の曲率を有する。
【０８１０】
１つの実施形態によれば、球状の得られた粒子１の曲率は偏差を有さず、前記得られた粒子１は完全球形状を有することが意味される。完全球形状は散乱光の強度の揺らぎを防止する。
【０８１１】
１つの実施形態によれば、球状の得られた粒子１の特有の曲率は、前記得られた粒子１の表面に沿って、０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％、６％、６．１％、６．２％、６．３％、６．４％、６．５％、６．６％、６．７％、６．８％、６．９％、７％、７．１％、７．２％、７．３％、７．４％、７．５％、７．６％、７．７％、７．８％、７．９％、８％、８．１％、８．２％、８．３％、８．４％、８．５％、８．６％、８．７％、８．８％、８．９％、９％、９．１％、９．２％、９．３％、９．４％、９．５％、９．６％、９．７％、９．８％、９．９％、または１０％以下の偏差を有し得る。
【０８１２】
１つの実施形態によれば、得られた粒子１は発光性である。
【０８１３】
１つの実施形態によれば、得られた粒子１は蛍光性である。
【０８１４】
１つの実施形態によれば、得られた粒子１はリン光性である。
【０８１５】
１つの実施形態によれば、得られた粒子１はエレクトロルミネセンス性である。
【０８１６】
１つの実施形態によれば、得られた粒子１は化学発光性である。
【０８１７】
１つの実施形態によれば、得られた粒子１は摩擦発光性である。
【０８１８】
１つの実施形態によれば、得られた粒子１の発光の特徴は外圧変化に対して感応性がある。この実施形態では、「感応性」は発光の特徴が外圧変化により改変され得ることを意味する。
【０８１９】
１つの実施形態によれば、得られた粒子１の波長発光ピークは外圧変化に対して感応性がある。この実施形態では、「感応性」は、波長発光ピークは外圧変化により改変され得る、すなわち外圧変化は波長シフトを誘導する可能性があることを意味する。
【０８２０】
１つの実施形態によれば、得られた粒子１のＦＷＨＭは外圧変化に対して感応性がある。この実施形態では、「感応性」は、ＦＷＨＭは外圧変化により改変され得る、すなわちＦＷＨＭは低減または増加され得ることを意味する。
【０８２１】
１つの実施形態によれば、得られた粒子１のＰＬＱＹは外圧変化に対して感応性がある。この実施形態では、「感応性」は、ＰＬＱＹは外圧変化により改変され得る、すなわちＰＬＱＹは低減または増加され得ることを意味する。
【０８２２】
１つの実施形態によれば、得られた粒子１の発光の特徴は外部温度変化に対して感応性がある。
【０８２３】
１つの実施形態によれば、得られた粒子１の波長発光ピークは外部温度変化に対して感応性がある。この実施形態では、「感応性」は、波長発光ピークは外部温度変化により改変され得る、すなわち外部温度変化は波長シフトを誘導する可能性があることを意味する。
【０８２４】
１つの実施形態によれば、得られた粒子１のＦＷＨＭは外部温度変化に対して感応性がある。この実施形態では、「感応性」は、ＦＷＨＭは外部温度変化により改変され得る、すなわちＦＷＨＭは低減または増加され得ることを意味する。
【０８２５】
１つの実施形態によれば、得られた粒子１のＰＬＱＹは外部温度変化に対して感応性がある。この実施形態では、「感応性」は、ＰＬＱＹは外部温度変化により改変され得る、すなわちＰＬＱＹは低減または増加され得ることを意味する。
【０８２６】
１つの実施形態によれば、得られた粒子１の発光の特徴はｐＨの外部変化に対して感応性がある。
【０８２７】
１つの実施形態によれば、得られた粒子１の波長発光ピークはｐＨの外部変化に対して感応性がある。この実施形態では、「感応性」は、波長発光ピークはｐＨの外部変化により改変され得る、すなわちｐＨの外部変化は波長シフトを誘導する可能性があることを意味する。
【０８２８】
１つの実施形態によれば、得られた粒子１のＦＷＨＭはｐＨの外部変化に対して感応性がある。この実施形態では、「感応性」は、ＦＷＨＭはｐＨの外部変化により改変され得る、すなわちＦＷＨＭは低減または増加され得ることを意味する。
【０８２９】
１つの実施形態によれば、得られた粒子１のＰＬＱＹはｐＨの外部変化に対して感応性がある。この実施形態では、「感応性」は、ＰＬＱＹはｐＨの外部変化により改変され得る、すなわちＰＬＱＹは低減または増加され得ることを意味する。
【０８３０】
１つの実施形態によれば、得られた粒子１は波長発光ピークが外部温度変化に対して感応性がある少なくとも１つのナノ粒子３；および、波長発光ピークが外部温度変化に対して感応性がなく、またはより低い感応性を有する少なくとも１つのナノ粒子３を含む。この実施形態では、「感応性」は、波長発光ピークは外部温度変化により改変され得る、すなわち波長発光ピークは低減または増加され得ることを意味する。この実施形態は温度センサ用途に特に有利である。
【０８３１】
１つの実施形態によれば、得られた粒子１は少なくとも１つの発光ピークを有する発光スペクトルを示し、前記発光ピークは、４００ｎｍ〜５０μｍの範囲の最大発光波長を有する。
【０８３２】
１つの実施形態によれば、得られた粒子１は少なくとも１つの発光ピークを有する発光スペクトルを示し、前記発光ピークは、４００ｎｍ〜５００ｎｍの範囲の最大発光波長を有する。この実施形態では、得られた粒子１は青色光を出射する。
【０８３３】
１つの実施形態によれば、得られた粒子１は少なくとも１つの発光ピークを有する発光スペクトルを示し、前記発光ピークは、５００ｎｍ〜５６０ｎｍの範囲の、より好ましくは５１５ｎｍ〜５４５ｎｍの範囲の最大発光波長を有する。この実施形態では、得られた粒子１は緑色光を出射する。
【０８３４】
１つの実施形態によれば、得られた粒子１は少なくとも１つの発光ピークを有する発光スペクトルを示し、前記発光ピークは、５６０ｎｍ〜５９０ｎｍの範囲の最大発光波長を有する。この実施形態では、得られた粒子１は黄色光を出射する。
【０８３５】
１つの実施形態によれば、得られた粒子１は少なくとも１つの発光ピークを有する発光スペクトルを示し、前記発光ピークは、５９０ｎｍ〜７５０ｎｍの範囲の、より好ましくは６１０ｎｍ〜６５０ｎｍの範囲の最大発光波長を有する。この実施形態では、得られた粒子１は赤色光を出射する。
【０８３６】
１つの実施形態によれば、得られた粒子１は少なくとも１つの発光ピークを有する発光スペクトルを示し、前記発光ピークは、７５０ｎｍ〜５０μｍの範囲の最大発光波長を有する。この実施形態では、得られた粒子１は近赤外、中赤外、または赤外光を出射する。
【０８３７】
１つの実施形態によれば、得られた粒子１は磁性である。
【０８３８】
１つの実施形態によれば、得られた粒子１は強磁性である。
【０８３９】
１つの実施形態によれば、得られた粒子１は常磁性である。
【０８４０】
１つの実施形態によれば、得られた粒子１は超常磁性である。
【０８４１】
１つの実施形態によれば、得られた粒子１は反磁性である。
【０８４２】
１つの実施形態によれば、得られた粒子１はプラズモニックである。
【０８４３】
１つの実施形態によれば、得られた粒子１は触媒特性を有する。
【０８４４】
１つの実施形態によれば、得られた粒子１は光起電特性を有する。
【０８４５】
１つの実施形態によれば、得られた粒子１は圧電性である。
【０８４６】
１つの実施形態によれば、得られた粒子１は焦電性である。
【０８４７】
１つの実施形態によれば、得られた粒子１は強誘電性である。
【０８４８】
１つの実施形態によれば、得られた粒子１は薬物送達機能を有する。
【０８４９】
１つの実施形態によれば、得られた粒子１は光散乱体である。
【０８５０】
１つの実施形態によれば、得られた粒子１は、５０μｍ、４０μｍ、３０μｍ、２０μｍ、１０μｍ、１μｍ、９５０ｎｍ、９００ｎｍ、８５０ｎｍ、８００ｎｍ、７５０ｎｍ、７００ｎｍ、６５０ｎｍ、６００ｎｍ、５５０ｎｍ、５００ｎｍ、４５０ｎｍ、４００ｎｍ、３５０ｎｍ、３００ｎｍ、２５０ｎｍより低い、または２００ｎｍより低い波長を有する入射光を吸収する。
【０８５１】
１つの実施形態によれば、得られた粒子１は電気絶縁体である。この実施形態では、無機材料２中に封入された蛍光ナノ粒子３についての蛍光特性の消光は、それが電子伝達によるものである場合、防止される。この実施形態では、得られた粒子１は無機材料２に封入されたナノ粒子３と同じ特性を示す電気絶縁体材料として使用され得る。
【０８５２】
１つの実施形態によれば、得られた粒子１は電気伝導体である。この実施形態は、光起電力技術またはＬＥＤにおける得られた粒子１の適用に対して特に有利である。
【０８５３】
１つの実施形態によれば、得られた粒子１は標準条件で、１×１０−２０〜１０７Ｓ／ｍ、好ましくは１×１０−１５〜５Ｓ／ｍ、より好ましくは１×１０−７〜１Ｓ／ｍの範囲の導電率を有する。
【０８５４】
１つの実施形態によれば、得られた粒子１は、標準条件で、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、または１０７Ｓ／ｍの導電率を有する。
【０８５５】
１つの実施形態によれば、得られた粒子１の導電率は例えば、インピーダンス分光計を用いて測定され得る。
【０８５６】
１つの実施形態によれば、得られた粒子１は断熱材である。
【０８５７】
１つの実施形態によれば、得られた粒子１は熱伝導体である。この実施形態では、得られた粒子１は、無機材料２中に封入されたナノ粒子３由来の、または環境由来の熱を排出することができる。
【０８５８】
１つの実施形態によれば、得られた粒子１は標準条件で、０．１〜４５０Ｗ／（ｍ．Ｋ）、好ましくは１〜２００Ｗ／（ｍ．Ｋ）、より好ましくは１０〜１５０Ｗ／（ｍ．Ｋ）の範囲の熱伝導率を有する。
【０８５９】
１つの実施形態によれば、得られた粒子１は標準条件で、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１Ｗ／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、または４５０Ｗ／（ｍ．Ｋ）の熱伝導率を有する。
【０８６０】
１つの実施形態によれば、得られた粒子１の熱伝導率は、例えば、定常状態法または過渡法により測定され得る。
【０８６１】
１つの実施形態によれば、得られた粒子１は局所高温加熱システムである。
【０８６２】
１つの実施形態によれば、得られた粒子１は疎水性である。
【０８６３】
１つの実施形態によれば、得られた粒子１は親水性である
【０８６４】
１つの実施形態によれば、得られた粒子１は水性溶媒、有機溶媒および／またはその混合物において分散性である。
【０８６５】
１つの実施形態によれば、得られた粒子１は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、または１０ｎｍより低い半値全幅を有する少なくとも１つの発光ピークを有する発光スペクトルを示す。
【０８６６】
１つの実施形態によれば、得られた粒子１は９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、または１０ｎｍより厳密に低い半値全幅を有する少なくとも１つの発光ピークを有する発光スペクトルを示す。
【０８６７】
１つの実施形態によれば、得られた粒子１は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、または１０ｎｍより低い４分の１値全幅を有する少なくとも１つの発光ピークを有する発光スペクトルを示す。
【０８６８】
１つの実施形態によれば、得られた粒子１は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、または１０ｎｍより厳密に低い４分の１値全幅を有する少なくとも１つの発光ピークを有する発光スペクトルを示す。
【０８６９】
１つの実施形態によれば、得られた粒子１は、少なくとも５％、１０％、１５％、２０％、２５％、３０％、３５％、４０％、４５％、５０％、５５％、６０％、６５％、７０％、７５％、８０％、８５％、９０％、９５％、９９％、または１００％のフォトルミネセンス量子収量（ＰＬＱＹ）を有する。
【０８７０】
１つの実施形態では、得られた粒子１は、光照射下、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、または５００００時間後、８０％、７０％、６０％、５０％、４０％、３０％、２５％、２０％、１５％、１０％、５％、４％、３％、２％、１％、または０％未満のフォトルミネセンス量子収量（ＰＬＱＹ）減少を示す。
【０８７１】
１つの実施形態によれば、光照射は、レーザー、ダイオード、蛍光ランプまたはキセノンアークランプなどの青色、緑色、赤色、またはＵＶ光源により提供される。１つの実施形態によれば、照射の光子束または平均ピークパルス電力は１ｍＷ．ｃｍ−２〜１００ｋＷ．ｃｍ−２、より好ましくは１０ｍＷ．ｃｍ−２〜１００Ｗ．ｃｍ−２であり、さらにいっそう好ましくは１０ｍＷ．ｃｍ−２〜３０Ｗ．ｃｍ−２である。
【０８７２】
１つの実施形態によれば、照射の光子束または平均ピークパルス電力は少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、または１００ｋＷ．ｃｍ−２である。
【０８７３】
１つの実施形態によれば、本明細書で記載される光照射は連続照明を提供する。
【０８７４】
１つの実施形態によれば、本明細書で記載される光照射はパルス光を提供する。この実施形態は特に有利であり、というのも、ナノ粒子３からの熱および／または電荷の排出が可能になるからである。この実施形態はまた特に有利となる。というのも、パルス光を使用するとナノ粒子３、よって複合粒子１のより長い寿命が可能になるからであり、実際連続光下では、ナノ粒子３はパルス光下よりも速く劣化する。
【０８７５】
１つの実施形態によれば、本明細書で記載される光照射はパルス光を提供する。この実施形態では、連続光が材料を照射し、定期的に前記材料が照射から自発的に除去される場合、前記光はパルス光と考えられ得る。この実施形態は特に有利であり、というのも、ナノ粒子３からの熱および／または電荷の排出が可能になるからである。
【０８７６】
１つの実施形態によれば、前記パルス光は、少なくとも１μ秒、２μ秒、３μ秒、４μ秒、５μ秒、６μ秒、７μ秒、８μ秒、９μ秒、１０μ秒、１１μ秒、１２μ秒、１３μ秒、１４μ秒、１５μ秒、１６μ秒、１７μ秒、１８μ秒、１９μ秒、２０μ秒、２１μ秒、２２μ秒、２３μ秒、２４μ秒、２５μ秒、２６μ秒、２７μ秒、２８μ秒、２９μ秒、３０μ秒、３１μ秒、３２μ秒、３３μ秒、３４μ秒、３５μ秒、３６μ秒、３７μ秒、３８μ秒、３９μ秒、４０μ秒、４１μ秒、４２μ秒、４３μ秒、４４μ秒、４５μ秒、４６μ秒、４７μ秒、４８μ秒、４９μ秒、５０μ秒、１００μ秒、１５０μ秒、２００μ秒、２５０μ秒、３００μ秒、３５０μ秒、４００μ秒、４５０μ秒、５００μ秒、５５０μ秒、６００μ秒、６５０μ秒、７００μ秒、７５０μ秒、８００μ秒、８５０μ秒、９００μ秒、９５０μ秒、１ｍ秒、２ｍ秒、３ｍ秒、４ｍ秒、５ｍ秒、６ｍ秒、７ｍ秒、８ｍ秒、９ｍ秒、１０ｍ秒、１１ｍ秒、１２ｍ秒、１３ｍ秒、１４ｍ秒、１５ｍ秒、１６ｍ秒、１７ｍ秒、１８ｍ秒、１９ｍ秒、２０ｍ秒、２１ｍ秒、２２ｍ秒、２３ｍ秒、２４ｍ秒、２５ｍ秒、２６ｍ秒、２７ｍ秒、２８ｍ秒、２９ｍ秒、３０ｍ秒、３１ｍ秒、３２ｍ秒、３３ｍ秒、３４ｍ秒、３５ｍ秒、３６ｍ秒、３７ｍ秒、３８ｍ秒、３９ｍ秒、４０ｍ秒、４１ｍ秒、４２ｍ秒、４３ｍ秒、４４ｍ秒、４５ｍ秒、４６ｍ秒、４７ｍ秒、４８ｍ秒、４９ｍ秒、または５０ｍ秒の休み（または照射のない時間）を有する。
【０８７７】
１つの実施形態によれば、前記パルス光は、少なくとも０．１ナノ秒、０．２ナノ秒、０．３ナノ秒、０．４ナノ秒、０．５ナノ秒、０．６ナノ秒、０．７ナノ秒、０．８ナノ秒、０．９ナノ秒、１ナノ秒、２ナノ秒、３ナノ秒、４ナノ秒、５ナノ秒、６ナノ秒、７ナノ秒、８ナノ秒、９ナノ秒、１０ナノ秒、１１ナノ秒、１２ナノ秒、１３ナノ秒、１４ナノ秒、１５ナノ秒、１６ナノ秒、１７ナノ秒、１８ナノ秒、１９ナノ秒、２０ナノ秒、２１ナノ秒、２２ナノ秒、２３ナノ秒、２４ナノ秒、２５ナノ秒、２６ナノ秒、２７ナノ秒、２８ナノ秒、２９ナノ秒、３０ナノ秒、３１ナノ秒、３２ナノ秒、３３ナノ秒、３４ナノ秒、３５ナノ秒、３６ナノ秒、３７ナノ秒、３８ナノ秒、３９ナノ秒、４０ナノ秒、４１ナノ秒、４２ナノ秒、４３ナノ秒、４４ナノ秒、４５ナノ秒、４６ナノ秒、４７ナノ秒、４８ナノ秒、４９ナノ秒、５０ナノ秒、１００ナノ秒、１５０ナノ秒、２００ナノ秒、２５０ナノ秒、３００ナノ秒、３５０ナノ秒、４００ナノ秒、４５０ナノ秒、５００ナノ秒、５５０ナノ秒、６００ナノ秒、６５０ナノ秒、７００ナノ秒、７５０ナノ秒、８００ナノ秒、８５０ナノ秒、９００ナノ秒、９５０ナノ秒、１μ秒、２μ秒、３μ秒、４μ秒、５μ秒、６μ秒、７μ秒、８μ秒、９μ秒、１０μ秒、１１μ秒、１２μ秒、１３μ秒、１４μ秒、１５μ秒、１６μ秒、１７μ秒、１８μ秒、１９μ秒、２０μ秒、２１μ秒、２２μ秒、２３μ秒、２４μ秒、２５μ秒、２６μ秒、２７μ秒、２８μ秒、２９μ秒、３０μ秒、３１μ秒、３２μ秒、３３μ秒、３４μ秒、３５μ秒、３６μ秒、３７μ秒、３８μ秒、３９μ秒、４０μ秒、４１μ秒、４２μ秒、４３μ秒、４４μ秒、４５μ秒、４６μ秒、４７μ秒、４８μ秒、４９μ秒、または５０μ秒の動作時間（または照射時間）を有する。
【０８７８】
１つの実施形態によれば、前記パルス光は、少なくとも１０Ｈｚ、１１Ｈｚ、１２Ｈｚ、１３Ｈｚ、１４Ｈｚ、１５Ｈｚ、１６Ｈｚ、１７Ｈｚ、１８Ｈｚ、１９Ｈｚ、２０Ｈｚ、２１Ｈｚ、２２Ｈｚ、２３Ｈｚ、２４Ｈｚ、２５Ｈｚ、２６Ｈｚ、２７Ｈｚ、２８Ｈｚ、２９Ｈｚ、３０Ｈｚ、３１Ｈｚ、３２Ｈｚ、３３Ｈｚ、３４Ｈｚ、３５Ｈｚ、３６Ｈｚ、３７Ｈｚ、３８Ｈｚ、３９Ｈｚ、４０Ｈｚ、４１Ｈｚ、４２Ｈｚ、４３Ｈｚ、４４Ｈｚ、４５Ｈｚ、４６Ｈｚ、４７Ｈｚ、４８Ｈｚ、４９Ｈｚ、５０Ｈｚ、１００Ｈｚ、１５０Ｈｚ、２００Ｈｚ、２５０Ｈｚ、３００Ｈｚ、３５０Ｈｚ、４００Ｈｚ、４５０Ｈｚ、５００Ｈｚ、５５０Ｈｚ、６００Ｈｚ、６５０Ｈｚ、７００Ｈｚ、７５０Ｈｚ、８００Ｈｚ、８５０Ｈｚ、９００Ｈｚ、９５０Ｈｚ、１ｋＨｚ、２ｋＨｚ、３ｋＨｚ、４ｋＨｚ、５ｋＨｚ、６ｋＨｚ、７ｋＨｚ、８ｋＨｚ、９ｋＨｚ、１０ｋＨｚ、１１ｋＨｚ、１２ｋＨｚ、１３ｋＨｚ、１４ｋＨｚ、１５ｋＨｚ、１６ｋＨｚ、１７ｋＨｚ、１８ｋＨｚ、１９ｋＨｚ、２０ｋＨｚ、２１ｋＨｚ、２２ｋＨｚ、２３ｋＨｚ、２４ｋＨｚ、２５ｋＨｚ、２６ｋＨｚ、２７ｋＨｚ、２８ｋＨｚ、２９ｋＨｚ、３０ｋＨｚ、３１ｋＨｚ、３２ｋＨｚ、３３ｋＨｚ、３４ｋＨｚ、３５ｋＨｚ、３６ｋＨｚ、３７ｋＨｚ、３８ｋＨｚ、３９ｋＨｚ、４０ｋＨｚ、４１ｋＨｚ、４２ｋＨｚ、４３ｋＨｚ、４４ｋＨｚ、４５ｋＨｚ、４６ｋＨｚ、４７ｋＨｚ、４８ｋＨｚ、４９ｋＨｚ、５０ｋＨｚ、１００ｋＨｚ、１５０ｋＨｚ、２００ｋＨｚ、２５０ｋＨｚ、３００ｋＨｚ、３５０ｋＨｚ、４００ｋＨｚ、４５０ｋＨｚ、５００ｋＨｚ、５５０ｋＨｚ、６００ｋＨｚ、６５０ｋＨｚ、７００ｋＨｚ、７５０ｋＨｚ、８００ｋＨｚ、８５０ｋＨｚ、９００ｋＨｚ、９５０ｋＨｚ、１ＭＨｚ、２ＭＨｚ、３ＭＨｚ、４ＭＨｚ、５ＭＨｚ、６ＭＨｚ、７ＭＨｚ、８ＭＨｚ、９ＭＨｚ、１０ＭＨｚ、１１ＭＨｚ、１２ＭＨｚ、１３ＭＨｚ、１４ＭＨｚ、１５ＭＨｚ、１６ＭＨｚ、１７ＭＨｚ、１８ＭＨｚ、１９ＭＨｚ、２０ＭＨｚ、２１ＭＨｚ、２２ＭＨｚ、２３ＭＨｚ、２４ＭＨｚ、２５ＭＨｚ、２６ＭＨｚ、２７ＭＨｚ、２８ＭＨｚ、２９ＭＨｚ、３０ＭＨｚ、３１ＭＨｚ、３２ＭＨｚ、３３ＭＨｚ、３４ＭＨｚ、３５ＭＨｚ、３６ＭＨｚ、３７ＭＨｚ、３８ＭＨｚ、３９ＭＨｚ、４０ＭＨｚ、４１ＭＨｚ、４２ＭＨｚ、４３ＭＨｚ、４４ＭＨｚ、４５ＭＨｚ、４６ＭＨｚ、４７ＭＨｚ、４８ＭＨｚ、４９ＭＨｚ、５０ＭＨｚ、または１００ＭＨｚの周波数を有する。
【０８７９】
１つの実施形態によれば、得られた粒子１、得ることができる粒子、および／またはナノ粒子３を照射する光のスポット面積は少なくとも１０μｍ２、２０μｍ２、３０μｍ２、４０μｍ２、５０μｍ２、６０μｍ２、７０μｍ２、８０μｍ２、９０μｍ２，１００μｍ２、２００μｍ２、３００μｍ２、４００μｍ２、５００μｍ２、６００μｍ２、７００μｍ２、８００μｍ２、９００μｍ２、１０３μｍ２、１０４μｍ２、１０５μｍ２、１ｍｍ２、１０ｍｍ２、２０ｍｍ２、３０ｍｍ２、４０ｍｍ２、５０ｍｍ２、６０ｍｍ２、７０ｍｍ２、８０ｍｍ２、９０ｍｍ２、１００ｍｍ２、２００ｍｍ２、３００ｍｍ２、４００ｍｍ２、５００ｍｍ２、６００ｍｍ２、７００ｍｍ２、８００ｍｍ２、９００ｍｍ２、１０３ｍｍ２、１０４ｍｍ２、１０５ｍｍ２、１ｍ２、１０ｍ２、２０ｍ２、３０ｍ２、４０ｍ２、５０ｍ２、６０ｍ２、７０ｍ２、８０ｍ２、９０ｍ２、または１００ｍ２である。
【０８８０】
１つの実施形態によれば、得られた粒子１、得ることができる粒子、および／またはナノ粒子３の発光飽和は、少なくとも１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、１００ｋＷ．ｃｍ−２、２００ｋＷ．ｃｍ−２、３００ｋＷ．ｃｍ−２、４００ｋＷ．ｃｍ−２、５００ｋＷ．ｃｍ−２、６００ｋＷ．ｃｍ−２、７００ｋＷ．ｃｍ−２、８００ｋＷ．ｃｍ−２、９００ｋＷ．ｃｍ−２、または１ＭＷ．ｃｍ−２のピークパルス電力を有するパルス光下で到達される。
【０８８１】
１つの実施形態によれば、得られた粒子１、得ることができる粒子、および／またはナノ粒子３の発光飽和は、少なくとも１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、または１ｋＷ．ｃｍ−２のピークパルス電力を有する連続照射下で到達される。
【０８８２】
所定の光子束を有する照射下での粒子の発光飽和は、前記粒子がより多くの光子を出射することができない場合に起こる。言い換えれば、より高い光子束によって、前記粒子により出射される光子がより高い数とはならない。
【０８８３】
１つの実施形態によれば、照射された得られた粒子１、得ることができる粒子、および／またはナノ粒子３のＦＣＥ（周波数変換効率）は少なくとも１％、２％、３％、４％、５％、６％、７％、８％、９％、１０％、１５％、１６％、１７％、１８％、１８％、１９％、２０％、２１％、２２％、２３％、２４％、２５％、３０％、３５％、４０％、４５％、５０％、５５％、６０％、６５％、７０％、７５％、８０％、８５％、９０％、９５％、または１００％である。この実施形態では、ＦＣＥは４８０ｎｍで測定した。
【０８８４】
１つの実施形態では、得られた粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、または１００ｋＷ．ｃｍ−２の光子束または平均ピークパルス電力を有する光照射下、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、または５００００時間後に、８０％、７０％、６０％、５０％、４０％、３０％、２５％、２０％、１５％、１０％、５％、４％、３％、２％、１％、または０％未満のフォトルミネセンス量子収量（ＰＱＬＹ）減少を示す。
【０８８５】
１つの実施形態では、得られた粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、または１００ｋＷ．ｃｍ−２の光子束または平均ピークパルス電力を有する光照射下、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、または５００００時間後に、８０％、７０％、６０％、５０％、４０％、３０％、２５％、２０％、１５％、１０％、５％、４％、３％、２％、１％、または０％未満のＦＣＥ減少を示す。
【０８８６】
１つの実施形態によれば、得られた粒子１は、少なくとも０．１ナノ秒、０．２ナノ秒、０．３ナノ秒、０．４ナノ秒、０．５ナノ秒、０．６ナノ秒、０．７ナノ秒、０．８ナノ秒、０．９ナノ秒、１ナノ秒、２ナノ秒、３ナノ秒、４ナノ秒、５ナノ秒、６ナノ秒、７ナノ秒、８ナノ秒、９ナノ秒、１０ナノ秒、１１ナノ秒、１２ナノ秒、１３ナノ秒、１４ナノ秒、１５ナノ秒、１６ナノ秒、１７ナノ秒、１８ナノ秒、１９ナノ秒、２０ナノ秒、２１ナノ秒、２２ナノ秒、２３ナノ秒、２４ナノ秒、２５ナノ秒、２６ナノ秒、２７ナノ秒、２８ナノ秒、２９ナノ秒、３０ナノ秒、３１ナノ秒、３２ナノ秒、３３ナノ秒、３４ナノ秒、３５ナノ秒、３６ナノ秒、３７ナノ秒、３８ナノ秒、３９ナノ秒、４０ナノ秒、４１ナノ秒、４２ナノ秒、４３ナノ秒、４４ナノ秒、４５ナノ秒、４６ナノ秒、４７ナノ秒、４８ナノ秒、４９ナノ秒、５０ナノ秒、１００ナノ秒、１５０ナノ秒、２００ナノ秒、２５０ナノ秒、３００ナノ秒、３５０ナノ秒、４００ナノ秒、４５０ナノ秒、５００ナノ秒、５５０ナノ秒、６００ナノ秒、６５０ナノ秒、７００ナノ秒、７５０ナノ秒、８００ナノ秒、８５０ナノ秒、９００ナノ秒、９５０ナノ秒、または１μ秒の平均蛍光寿命を有する。
【０８８７】
１つの実施形態では、得られた粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、または１００ｋＷ．ｃｍ−２の平均ピークパルス電力を有するパルス光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、または５００００時間後に、８０％、７０％、６０％、５０％、４０％、３０％、２５％、２０％、１５％、１０％、５％、４％、３％、２％、１％、または０％未満のフォトルミネセンス量子収量（ＰＱＬＹ）減少を示す。この実施形態では、得られた粒子１は好ましくは、量子ドット、半導体ナノ粒子、半導体ナノ結晶、または半導体ナノプレートレットを含む。
【０８８８】
１つの好ましい実施形態では、得られた粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、または１００ｋＷ．ｃｍ−２の平均ピークパルス電力または光子束を有するパルス光または連続光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、または５００００時間後に、２５％、２０％、１５％、１０％、５％、４％、３％、２％、１％、または０％未満のフォトルミネセンス量子収量（ＰＱＬＹ）減少を示す。
【０８８９】
１つの実施形態では、得られた粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、または１００ｋＷ．ｃｍ−２の平均ピークパルス電力を有するパルス光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、または５００００時間後に、８０％、７０％、６０％、５０％、４０％、３０％、２５％、２０％、１５％、１０％、５％、４％、３％、２％、１％、または０％未満のＦＣＥ減少を示す。この実施形態では、得られた粒子１は好ましくは、量子ドット、半導体ナノ粒子、半導体ナノ結晶、または半導体ナノプレートレットを含む。
【０８９０】
１つの好ましい実施形態では、得られた粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、または１００ｋＷ．ｃｍ−２の平均ピークパルス電力または光子束を有するパルス光または連続光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、または５００００時間後に、２５％、２０％、１５％、１０％、５％、４％、３％、２％、１％、または０％未満のＦＣＥ減少を示す。
【０８９１】
１つの実施形態によれば、得られた粒子１は界面活性剤フリーである。この実施形態では、得られた粒子１の表面は機能化させるのが容易になり、というのも、前記表面は界面活性剤分子によりブロックされないからである。
【０８９２】
１つの実施形態によれば、得られた粒子１は界面活性剤フリーではない。
【０８９３】
１つの実施形態によれば、得られた粒子１はアモルファスである。
【０８９４】
１つの実施形態によれば、得られた粒子１は結晶である。
【０８９５】
１つの実施形態によれば、得られた粒子１は全体的に結晶である。
【０８９６】
１つの実施形態によれば、得られた粒子１は部分的に結晶である。
【０８９７】
１つの実施形態によれば、得られた粒子１は単結晶である。
【０８９８】
１つの実施形態によれば、得られた粒子１は多結晶である。この実施形態では、得られた粒子１は少なくとも１つの結晶粒界を含む。
【０８９９】
１つの実施形態によれば、得られた粒子１はコロイド粒子である。
【０９００】
１つの実施形態によれば、得られた粒子１は球状多孔性ビーズを含まず、好ましくは得られた粒子１は中心球状多孔性ビーズを含まない。
【０９０１】
１つの実施形態によれば、得られた粒子１は球状多孔性ビーズを含まず、ナノ粒子３は前記球状多孔性ビーズの表面に連結される。
【０９０２】
１つの実施形態によれば、得られた粒子１はビーズおよび反対の電子電荷を有するナノ粒子３を含まない。
【０９０３】
１つの実施形態によれば、得られた粒子１は多孔性である。
【０９０４】
１つの実施形態によれば、得られた粒子１は、Ｂｒｕｎａｕｅｒ−Ｅｍｍｅｔｔ−Ｔｅｌｌｅｒ（ＢＥＴ）理論において窒素の吸着−脱着により決定される得られた粒子１により吸着された量が、６５０ｍｍＨｇ、好ましくは７００ｍｍＨｇの窒素圧力で、２０ｃｍ３／ｇ、１５ｃｍ３／ｇ、１０ｃｍ３／ｇ、５ｃｍ３／ｇ超である場合、多孔性と考えられる。
【０９０５】
１つの実施形態によれば、得られた粒子１の多孔度の組織化は六角形、バーミキュラまたは立方体とすることができる。
【０９０６】
１つの実施形態によれば、得られた粒子１の組織化多孔度は、少なくとも１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、または５０ｎｍの細孔サイズを有する。
【０９０７】
１つの実施形態によれば、得られた粒子１は多孔性ではない。
【０９０８】
１つの実施形態によれば、得られた粒子１は、Ｂｒｕｎａｕｅｒ−Ｅｍｍｅｔｔ−Ｔｅｌｌｅｒ（ＢＥＴ）理論において窒素の吸着−脱着により決定される前記得られた粒子１により吸着された量が、６５０ｍｍＨｇ、好ましくは７００ｍｍＨｇの窒素圧力で、２０ｃｍ３／ｇ、１５ｃｍ３／ｇ、１０ｃｍ３／ｇ、５ｃｍ３／ｇ未満である場合、非多孔性と考えられる。
【０９０９】
１つの実施形態によれば、得られた粒子１は細孔または空洞を含まない。
【０９１０】
１つの実施形態によれば、得られた粒子１は透過性である。
【０９１１】
１つの実施形態によれば、透過性の得られた粒子１は流体に対し、１０−１１ｃｍ２、１０−１０ｃｍ２、１０−９ｃｍ２、１０−８ｃｍ２、１０−７ｃｍ２、１０−６ｃｍ２、１０−５ｃｍ２、１０−４ｃｍ２、または１０−３ｃｍ２以上の固有透過性を有する。
【０９１２】
１つの実施形態によれば、得られた粒子１は、外側の分子種、ガスまたは液体に対し不透過性である。この実施形態では、外側の分子種、ガスまたは液体は、前記得られた粒子１の外側になる分子種、ガスまたは液体を示す。
【０９１３】
１つの実施形態によれば、不透過性の得られた粒子１は流体に対し、１０−１１ｃｍ２、１０−１２ｃｍ２、１０−１３ｃｍ２、１０−１４ｃｍ２、または１０−１５ｃｍ２以下の固有透過性を有する。
【０９１４】
１つの実施形態によれば、得られた粒子１は、室温で、１０−７〜１０ｃｍ３．ｍ−２．日−１、好ましくは１０−７〜１ｃｍ３．ｍ−２．日−１、より好ましくは１０−７〜１０−１ｃｍ３．ｍ−２．日−１、さらにいっそう好ましくは１０−７〜１０−４ｃｍ３．ｍ−２．日−１の範囲の酸素透過率を有する。
【０９１５】
１つの実施形態によれば、得られた粒子１は、室温で、１０−７〜１０ｇ．ｍ−２．日−１、好ましくは１０−７〜１ｇ．ｍ−２．日−１、より好ましくは１０−７〜１０−１ｇ．ｍ−２．日−１、さらにいっそう好ましくは１０−７〜１０−４ｇ．ｍ−２．日−１の範囲の水蒸気透過率を有する。１０−６ｇ．ｍ−２．日−１の水蒸気透過率はＬＥＤでの使用に特に十分である。
【０９１６】
１つの実施形態によれば、得られた粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のその特異的性質の低下を示す。
【０９１７】
１つの実施形態によれば、得られた粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年の有効期間を示す。
【０９１８】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、１００％、９０％、８０％、７０％、６０％、５０％、４０％、３０％、２５％、２０％、１０％、５％、４％、３％、２％、１％、または０％未満のその特異的性質の低下を示す。
【０９１９】
１つの実施形態によれば、得られた粒子１は、０％、１０％、２０％、３０％、４０％、５０％、５５％、６０％、６５％、７０％、７５％、８０％、８５％、９０％、９５％、または９９％の湿度下で、１００％、９０％、８０％、７０％、６０％、５０％、４０％、３０％、２５％、２０％、１０％、５％、４％、３％、２％、１％、または０％未満のその特異的性質の低下を示す。
【０９２０】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、１００％、９０％、８０％、７０％、６０％、５０％、４０％、３０％、２５％、２０％、１０％、５％、４％、３％、２％、１％、または０％未満のその特異的性質の低下を示す。
【０９２１】
１つの実施形態によれば、得られた粒子１は、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のその特異的性質の低下を示す。
【０９２２】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のその特異的性質の低下を示す。
【０９２３】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のその特異的性質の低下を示す。
【０９２４】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のその特異的性質の低下を示す。
【０９２５】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のその特異的性質の低下を示す。
【０９２６】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のその特異的性質の低下を示す。
【０９２７】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のその特異的性質の低下を示す。
【０９２８】
１つの実施形態によれば、得られた粒子１の特異的性質は下記の１つ以上を含む：蛍光、燐光、化学ルミネセンス、局所電磁場を増加させる能力、吸光度、磁化、磁気保磁力、触媒収率、触媒特性、光起電特性、光起電収量、電気分極、熱伝導率、導電率、分子酸素に対する透過性、分子水に対する透過性、または任意の他の特性。
【０９２９】
１つの実施形態によれば、得られた粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンスの低下を示す。
【０９３０】
フォトルミネセンスは蛍光および／または燐光を示す。
【０９３１】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、９０％、８０％、７０％、６０％、５０％、４０％、３０％、２５％、２０％、１０％、５％、４％、３％、２％、１％、または０％未満のそのフォトルミネセンスの低下を示す。
【０９３２】
１つの実施形態によれば、得られた粒子１は、０％、１０％、２０％、３０％、４０％、５０％、５５％、６０％、６５％、７０％、７５％、８０％、８５％、９０％、９５％、または９９％の湿度下で、９０％、８０％、７０％、６０％、５０％、４０％、３０％、２５％、２０％、１０％、５％、４％、３％、２％、１％、または０％未満のそのフォトルミネセンスの低下を示す。
【０９３３】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、９０％、８０％、７０％、６０％、５０％、４０％、３０％、２５％、２０％、１０％、５％、４％、３％、２％、１％、または０％未満のそのフォトルミネセンスの低下を示す。
【０９３４】
１つの実施形態によれば、得られた粒子１は、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンスの低下を示す。
【０９３５】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンスの低下を示す。
【０９３６】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンスの低下を示す。
【０９３７】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンスの低下を示す。
【０９３８】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンスの低下を示す。
【０９３９】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンスの低下を示す。
【０９４０】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンスの低下を示す。
【０９４１】
１つの実施形態によれば、得られた粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９４２】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９４３】
１つの実施形態によれば、得られた粒子１は、０％、１０％、２０％、３０％、４０％、５０％、５５％、６０％、６５％、７０％、７５％、８０％、８５％、９０％、９５％、または９９％の湿度下で、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９４４】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９４５】
１つの実施形態によれば、得られた粒子１は、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９４６】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９４７】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９４８】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９４９】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９５０】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９５１】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのフォトルミネセンス量子収量（ＰＬＱＹ）の低下を示す。
【０９５２】
１つの実施形態によれば、得られた粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのＦＣＥの低下を示す。
【０９５３】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、９０％、８０％、７０％、６０％、５０％、４０％、３０％、２５％、２０％、１０％、５％、４％、３％、２％、１％、または０％未満のそのＦＣＥの低下を示す。
【０９５４】
１つの実施形態によれば、得られた粒子１は、０％、１０％、２０％、３０％、４０％、５０％、５５％、６０％、６５％、７０％、７５％、８０％、８５％、９０％、９５％、または９９％の湿度下で、９０％、８０％、７０％、６０％、５０％、４０％、３０％、２５％、２０％、１０％、５％、４％、３％、２％、１％、または０％未満のそのＦＣＥの低下を示す。
【０９５５】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、９０％、８０％、７０％、６０％、５０％、４０％、３０％、２５％、２０％、１０％、５％、４％、３％、２％、１％、または０％未満のそのＦＣＥの低下を示す。
【０９５６】
１つの実施形態によれば、得られた粒子１は、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのＦＣＥの低下を示す。
【０９５７】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのＦＣＥの低下を示す。
【０９５８】
１つの実施形態によれば、得られた粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのＦＣＥの低下を示す。
【０９５９】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのＦＣＥの低下を示す。
【０９６０】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのＦＣＥの低下を示す。
【０９６１】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのＦＣＥの低下を示す。
【０９６２】
１つの実施形態によれば、得られた粒子１は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそのＦＣＥの低下を示す。
【０９６３】
１つの実施形態によれば、得られた粒子１は光学的に透明であり、すなわち得られた粒子１は２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、または４００ｎｍ〜４７０ｎｍの波長で透明である。
【０９６４】
１つの実施形態によれば、各ナノ粒子３は無機材料２により全体的に取り囲まれ、またはそれ中に封入される。
【０９６５】
１つの実施形態によれば、各ナノ粒子３は無機材料２により部分的に取り囲まれ、またはそれ中に封入される。
【０９６６】
１つの実施形態によれば、得られた粒子１はその表面上に、少なくとも９５％、９０％、８５％、８０％、７５％、７０％、６５％、６０％、５５％、５０％、４５％、４０％、３５％、３０％、２５％、２０％、１５％、１０％、５％、１％、または０％のナノ粒子３を含む。
【０９６７】
１つの実施形態によれば、得られた粒子１はその表面上にナノ粒子３を含まない。この実施形態では、前記ナノ粒子３は無機材料２により完全に取り囲まれる。
【０９６８】
１つの実施形態によれば、少なくとも１００％、９５％、９０％、８５％、８０％、７５％、７０％、６５％、６０％、５５％、５０％、４５％、４０％、３５％、３０％、２５％、２０％、１５％、１０％、５％、または１％のナノ粒子３は無機材料２中に含まれる。この実施形態では、前記ナノ粒子３の各々は無機材料２により完全に取り囲まれる。
【０９６９】
１つの実施形態によれば、得られた粒子１は前記得られた粒子１の表面上に位置する少なくとも１つのナノ粒子３を含む。この実施形態は有利であり、というのも、少なくとも１つのナノ粒子３は、前記ナノ粒子３が無機材料２中に分散されている場合よりも、入射光により、より良好に励起されるからである。
【０９７０】
１つの実施形態によれば、得られた粒子１は無機材料２中に分散された、すなわち前記無機材料２により全体的に取り囲まれたナノ粒子３；および、前記発光粒子１の表面上に位置する少なくとも１つのナノ粒子３を含む。
【０９７１】
１つの実施形態によれば、得られた粒子１は無機材料２中に分散されたナノ粒子３（前記ナノ粒子３は５００〜５６０ｎｍの範囲の波長で出射する）；および、前記得られた粒子１の表面上に位置する少なくとも１つのナノ粒子３（前記少なくとも１つのナノ粒子３は６００〜２５００ｎｍの範囲の波長で出射する）を含む。
【０９７２】
１つの実施形態によれば、得られた粒子１は無機材料２中に分散されたナノ粒子３（前記ナノ粒子３は６００〜２５００ｎｍの範囲の波長で出射する）；および、前記得られた粒子１の表面上に位置する少なくとも１つのナノ粒子３（前記少なくとも１つのナノ粒子３は５００〜５６０ｎｍの範囲の波長で出射する）を含む。
【０９７３】
１つの実施形態によれば、前記得られた粒子１の表面上に位置する少なくとも１つのナノ粒子３は、前記表面上で化学的にまたは物理的に吸着され得る。
【０９７４】
１つの実施形態によれば、前記得られた粒子１の表面上に位置する少なくとも１つのナノ粒子３は前記表面上で吸着され得る。
【０９７５】
１つの実施形態によれば、前記得られた粒子１の表面上に位置する少なくとも１つのナノ粒子３は前記表面上でセメントを用いて吸着され得る。
【０９７６】
１つの実施形態によれば、セメントの例としては下記が挙げられるが、それらに限定されない：ポリマー、シリコーン、酸化物、またはそれらの混合物。
【０９７７】
１つの実施形態によれば、前記得られた粒子１の表面上に位置する少なくとも１つのナノ粒子３は、無機材料２中にトラップされるその体積の少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、または１００％を有し得る。
【０９７８】
１つの実施形態によれば、複数のナノ粒子３は得られた粒子１の表面上で均一に離間される。
【０９７９】
１つの実施形態によれば、複数のナノ粒子３の各ナノ粒子３はその隣接ナノ粒子３から平均最小距離だけ離間され、前記平均最小距離は以上で記載される通りである。
【０９８０】
１つの実施形態によれば、得られた粒子１はホモ構造である。
【０９８１】
１つの実施形態によれば、得られた粒子１は、コアはナノ粒子３を含まず、シェルはナノ粒子３を含むコア／シェル構造ではない。
【０９８２】
１つの実施形態によれば、得られた粒子１はコア１１および少なくとも１つのシェル１２を含む、ヘテロ構造である。
【０９８３】
１つの実施形態によれば、コア／シェルの得られた粒子１のシェル１２は無機材料２１を含み、またはこれから構成される。この実施形態では、前記無機材料２１は、コア／シェルの得られた粒子１のコア１１中に含まれる無機材料２とは同じか、または異なる。
【０９８４】
１つの実施形態によれば、コア／シェルの得られた粒子１のコア１１は本明細書で記載されるナノ粒子３を含み、コア／シェルの得られた粒子１のシェル１２はナノ粒子３を含まない。
【０９８５】
１つの実施形態によれば、コア／シェルの得られた粒子１のコア１１は本明細書で記載されるナノ粒子３を含み、コア／シェルの得られた粒子１のシェル１２はナノ粒子３を含む。
【０９８６】
１つの実施形態によれば、コア／シェルの得られた粒子１のコア１１中に含まれるナノ粒子３はコア／シェルの得られた粒子１のシェル１２中に含まれるナノ粒子３と同一である。
【０９８７】
図１２に示される１つの実施形態によれば、コア／シェルの得られた粒子１のコア１１中に含まれるナノ粒子３はコア／シェルの得られた粒子１のシェル１２中に含まれるナノ粒子３とは異なる。この実施形態では、結果として生じるコア／シェルの得られた粒子１は異なる特性を示すであろう。
【０９８８】
１つの実施形態によれば、コア／シェルの得られた粒子１のコア１１は少なくとも１つの発光ナノ粒子を含み、コア／シェルの得られた粒子１のシェル１２は、磁性ナノ粒子、プラズモニックナノ粒子、誘電体ナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０９８９】
好ましい実施形態では、コア／シェルの得られた粒子１のコア１１およびコア／シェルの得られた粒子１のシェル１２は、少なくとも２つの異なる発光ナノ粒子を含み、前記発光ナノ粒子は異なる発光波長を有する。これは、コア１１は少なくとも１つの発光ナノ粒子を含み、シェル１２は少なくとも１つの発光ナノ粒子を含み、前記発光ナノ粒子は異なる発光波長を有することを意味する。
【０９９０】
好ましい実施形態では、コア／シェルの得られた粒子１のコア１１およびコア／シェルの得られた粒子１のシェル１２は、少なくとも２つの異なる発光ナノ粒子を含み、少なくとも１つの発光ナノ粒子は５００〜５６０ｎｍの範囲の波長で出射し、少なくとも１つの発光ナノ粒子は６００〜２５００ｎｍの範囲の波長で出射する。この実施形態では、コア／シェルの得られた粒子１のコア１１およびコア／シェルの得られた粒子１のシェル１２は、可視スペクトルの緑色領域で出射する少なくとも１つの発光ナノ粒子、および、可視スペクトルの赤色領域で出射する少なくとも１つの発光ナノ粒子を含み、よって、得られた粒子１は、青色ＬＥＤと組み合わされると、白色光発光体となるであろう。
【０９９１】
好ましい実施形態では、コア／シェルの得られた粒子１のコア１１およびコア／シェルの得られた粒子１のシェル１２は、少なくとも２つの異なる発光ナノ粒子を含み、少なくとも１つの発光ナノ粒子は４００〜４９０ｎｍの範囲の波長で出射し、少なくとも１つの発光ナノ粒子は６００〜２５００ｎｍの範囲の波長で出射する。この実施形態では、コア／シェルの得られた粒子１のコア１１およびコア／シェルの得られた粒子１のシェル１２は、可視スペクトルの青色領域で出射する少なくとも１つの発光ナノ粒子および可視スペクトルの赤色領域で出射する少なくとも１つの発光ナノ粒子を含み、よって、得られた粒子１は白色光発光体となるであろう。
【０９９２】
好ましい実施形態では、コア／シェルの得られた粒子１のコア１１およびコア／シェルの得られた粒子１のシェル１２は、少なくとも２つの異なる発光ナノ粒子を含み、少なくとも１つの発光ナノ粒子は４００〜４９０ｎｍの範囲の波長で出射し、少なくとも１つの発光ナノ粒子は５００〜５６０ｎｍの範囲の波長で出射する。この実施形態では、コア／シェルの得られた粒子１のコア１１およびコア／シェルの得られた粒子１のシェル１２は、可視スペクトルの青色領域で出射する少なくとも１つの発光ナノ粒子および可視スペクトルの緑色領域で出射する少なくとも１つの発光ナノ粒子を含む。
【０９９３】
１つの実施形態によれば、コア／シェルの得られた粒子１のコア１１は少なくとも１つの磁性ナノ粒子を含み、コア／シェルの得られた粒子１のシェル１２は、発光ナノ粒子、プラズモニックナノ粒子、誘電体ナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０９９４】
１つの実施形態によれば、コア／シェルの得られた粒子１のコア１１は少なくとも１つのプラズモニックナノ粒子を含み、コア／シェルの得られた粒子１のシェル１２は、発光ナノ粒子、磁性ナノ粒子、誘電体ナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０９９５】
好ましい実施形態では、コア／シェルの得られた粒子１のコア１１は少なくとも１つのプラズモニックナノ粒子を含み、コア／シェルの得られた粒子１のシェル１２は、光の可視スペクトルで出射する少なくとも１つの発光ナノ粒子を含む。１つの実施形態によれば、コア／シェルの得られた粒子１のコア１１は少なくとも１つの誘電体ナノ粒子を含み、コア／シェルの得られた粒子１のシェル１２は、発光ナノ粒子、磁性ナノ粒子、プラズモニックナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０９９６】
１つの実施形態によれば、コア／シェルの得られた粒子１のコア１１は少なくとも１つの圧電性ナノ粒子を含み、コア／シェルの得られた粒子１のシェル１２は、発光ナノ粒子、磁性ナノ粒子、誘電体ナノ粒子、プラズモニックナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０９９７】
１つの実施形態によれば、コア／シェルの得られた粒子１のコア１１は少なくとも１つの焦電ナノ粒子を含み、コア／シェルの得られた粒子１のシェル１２は、発光ナノ粒子、磁性ナノ粒子、誘電体ナノ粒子、プラズモニックナノ粒子、圧電性ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【０９９８】
１つの実施形態によれば、コア／シェルの得られた粒子１のコア１１は少なくとも１つの強誘電性ナノ粒子を含み、コア／シェルの得られた粒子１のシェル１２は、発光ナノ粒子、磁性ナノ粒子、誘電体ナノ粒子、プラズモニックナノ粒子、圧電性ナノ粒子、焦電ナノ粒子、光散乱ナノ粒子、電気絶縁ナノ粒子、断熱ナノ粒子、または触媒ナノ粒子の群において選択される少なくとも１つのナノ粒子３を含む。
【０９９９】
１つの実施形態によれば、コア／シェルの得られた粒子１のコア１１は少なくとも１つの光散乱ナノ粒子を含み、コア／シェルの得られた粒子１のシェル１２は、発光ナノ粒子、磁性ナノ粒子、誘電体ナノ粒子、プラズモニックナノ粒子、圧電性ナノ粒子、焦電ナノ粒子、強誘電性ナノ粒子、電気絶縁ナノ粒子、断熱ナノ粒子、または触媒ナノ粒子の群において選択される少なくとも１つのナノ粒子３を含む。
【１０００】
１つの実施形態によれば、コア／シェルの得られた粒子１のコア１１は少なくとも１つの電気絶縁ナノ粒子を含み、コア／シェルの得られた粒子１のシェル１２は、発光ナノ粒子、磁性ナノ粒子、誘電体ナノ粒子、プラズモニックナノ粒子、圧電性ナノ粒子、焦電ナノ粒子、強誘電性ナノ粒子、光散乱ナノ粒子、断熱ナノ粒子、または触媒ナノ粒子の群において選択される少なくとも１つのナノ粒子３を含む。
【１００１】
１つの実施形態によれば、コア／シェルの得られた粒子１のコア１１は少なくとも１つの断熱ナノ粒子を含み、コア／シェルの得られた粒子１のシェル１２は、発光ナノ粒子、磁性ナノ粒子、誘電体ナノ粒子、プラズモニックナノ粒子、圧電性ナノ粒子、焦電ナノ粒子、強誘電性ナノ粒子、光散乱ナノ粒子、電気絶縁ナノ粒子、または触媒ナノ粒子の群において選択される少なくとも１つのナノ粒子３を含む。
【１００２】
１つの実施形態によれば、コア／シェルの得られた粒子１のコア１１は少なくとも１つの触媒ナノ粒子を含み、コア／シェルの得られた粒子１のシェル１２は、発光ナノ粒子、磁性ナノ粒子、誘電体ナノ粒子、プラズモニックナノ粒子、圧電性ナノ粒子、焦電ナノ粒子、強誘電性ナノ粒子、光散乱ナノ粒子、電気絶縁ナノ粒子、または断熱ナノ粒子の群において選択される少なくとも１つのナノ粒子３を含む。
【１００３】
１つの実施形態によれば、得られた粒子１のシェル１２は、少なくとも０．１ｎｍ、０．２ｎｍ、０．３ｎｍ、０．４ｎｍ、０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μ���、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの厚さを有する。
【１００４】
１つの実施形態によれば、得られた粒子１のシェル１２はコア１１のあらゆる所で均一な厚さを有する、すなわち、得られた粒子１のシェル１２はコア１１のあらゆる所で同じ厚さを有する。
【１００５】
１つの実施形態によれば、得られた粒子１のシェル１２はコア１１に沿って不均一な厚さを有する、すなわち、前記厚さがコア１１に沿って変化する。
【１００６】
１つの実施形態によれば、得られた粒子１は、コアは金属粒子の凝集体であり、シェルは無機材料２を含むコア／シェル粒子ではない。１つの実施形態によれば、得られた粒子１はコア／シェル粒子であり、コアは溶媒で満たされ、シェルは無機材料２中に分散されたナノ粒子３を含む、すなわち、前記得られた粒子１は溶媒充填コアを有する中空ビーズである。
【１００７】
１つの実施形態によれば、ナノ粒子３は以上で記載される通りである。
【１００８】
１つの実施形態によれば、無機材料２は以上で記載される通りである。
【１００９】
１つの実施形態によれば、図４に示されるように、得られた粒子１は少なくとも２つの異なるナノ粒子の組み合わせを含む（３１、３２）。この実施形態では、結果として生じる得られた粒子１は異なる特性を示すであろう。
【１０１０】
１つの実施形態によれば、得られた粒子１は少なくとも１つの発光ナノ粒子、および磁性ナノ粒子、プラズモニックナノ粒子、誘電体ナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【１０１１】
好ましい実施形態では、得られた粒子１は少なくとも２つの異なる発光ナノ粒子を含み、前記発光ナノ粒子は異なる発光波長を有する。
【１０１２】
好ましい実施形態では、得られた粒子１は少なくとも２つの異なる発光ナノ粒子を含み、少なくとも１つの発光ナノ粒子は５００〜５６０ｎｍの範囲の波長で出射し、少なくとも１つの発光ナノ粒子は６００〜２５００ｎｍの範囲の波長で出射する。この実施形態では、得られた粒子１は、可視スペクトルの緑色領域で出射する少なくとも１つの発光ナノ粒子および可視スペクトルの赤色領域で出射する少なくとも１つの発光ナノ粒子を含み、よって得られた粒子１は青色ＬＥＤと組み合わされると、白色光発光体となるであろう。
【１０１３】
好ましい実施形態では、得られた粒子１は少なくとも２つの異なる発光ナノ粒子を含み、少なくとも１つの発光ナノ粒子は４００〜４９０ｎｍの範囲の波長で出射し、少なくとも１つの発光ナノ粒子は６００〜２５００ｎｍの範囲の波長で出射する。この実施形態では、得られた粒子１は、可視スペクトルの青色領域で出射する少なくとも１つの発光ナノ粒子および可視スペクトルの赤色領域で出射する少なくとも１つの発光ナノ粒子を含み、よって、得られた粒子１は白色光発光体となるであろう。
【１０１４】
好ましい実施形態では、得られた粒子１は少なくとも２つの異なる発光ナノ粒子を含み、少なくとも１つの発光ナノ粒子は４００〜４９０ｎｍの範囲の波長で出射し、少なくとも１つの発光ナノ粒子は５００〜５６０ｎｍの範囲の波長で出射する。この実施形態では、得られた粒子１は可視スペクトルの青色領域で出射する少なくとも１つの発光ナノ粒子、および可視スペクトルの緑色領域で出射する少なくとも１つの発光ナノ粒子を含む。
【１０１５】
好ましい実施形態では、得られた粒子１は３つの異なる発光ナノ粒子を含み、前記発光ナノ粒子は異なる発光波長または色を出射する。
【１０１６】
好ましい実施形態では、得られた粒子１は少なくとも３つの異なる発光ナノ粒子を含み、少なくとも１つの発光ナノ粒子は４００〜４９０ｎｍの範囲の波長で出射し、少なくとも１つの発光ナノ粒子は５００〜５６０ｎｍの範囲の波長で出射し、少なくとも１つの発光ナノ粒子は６００〜２５００ｎｍの範囲の波長で出射する。この実施形態では、得られた粒子１は可視スペクトルの青色領域で出射する少なくとも１つの発光ナノ粒子、可視スペクトルの緑色領域で出射する少なくとも１つの発光ナノ粒子、および可視スペクトルの赤色領域で出射する少なくとも１つの発光ナノ粒子を含む。
【１０１７】
１つの実施形態によれば、得られた粒子１は、少なくとも１つの磁性ナノ粒子、および発光ナノ粒子、プラズモニックナノ粒子、誘電体ナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【１０１８】
１つの実施形態によれば、得られた粒子１は、少なくとも１つのプラズモニックナノ粒子、および発光ナノ粒子、磁性ナノ粒子、誘電体ナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【１０１９】
１つの実施形態によれば、得られた粒子１は、少なくとも１つの誘電体ナノ粒子、および発光ナノ粒子、磁性ナノ粒子、プラズモニックナノ粒子、圧電性ナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【１０２０】
１つの実施形態によれば、得られた粒子１は、少なくとも１つの圧電性ナノ粒子、および発光ナノ粒子、磁性ナノ粒子、誘電体ナノ粒子、プラズモニックナノ粒子、焦電ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【１０２１】
１つの実施形態によれば、得られた粒子１は、少なくとも１つの焦電ナノ粒子、および発光ナノ粒子、磁性ナノ粒子、誘電体ナノ粒子、プラズモニックナノ粒子、圧電性ナノ粒子、強誘電性ナノ粒子、光散乱ナノ粒子、電気絶縁ナノ粒子、断熱ナノ粒子、または触媒ナノ粒子の群において選択される少なくとも１つのナノ粒子３を含む。
【１０２２】
１つの実施形態によれば、得られた粒子１は、少なくとも１つの強誘電性ナノ粒子、および発光ナノ粒子、磁性ナノ粒子、誘電体ナノ粒子、プラズモニックナノ粒子、圧電性ナノ粒子、焦電ナノ粒子、光散乱ナノ粒子、電気絶縁ナノ粒子、断熱ナノ粒子、または触媒ナノ粒子の群において選択される少なくとも１つのナノ粒子３を含む。
【１０２３】
１つの実施形態によれば、得られた粒子１は、少なくとも１つの光散乱ナノ粒子、および発光ナノ粒子、磁性ナノ粒子、誘電体ナノ粒子、プラズモニックナノ粒子、圧電性ナノ粒子、焦電ナノ粒子、強誘電性ナノ粒子、電気絶縁ナノ粒子、断熱ナノ粒子、または触媒ナノ粒子の群において選択される少なくとも１つのナノ粒子３を含む。
【１０２４】
１つの実施形態によれば、得られた粒子１は、少なくとも１つの電気絶縁ナノ粒子、および発光ナノ粒子、磁性ナノ粒子、誘電体ナノ粒子、プラズモニックナノ粒子、圧電性ナノ粒子、焦電ナノ粒子、強誘電性ナノ粒子、光散乱ナノ粒子、断熱ナノ粒子、または触媒ナノ粒子の群において選択される少なくとも１つのナノ粒子３を含む。
【１０２５】
１つの実施形態によれば、得られた粒子１は、少なくとも１つの断熱ナノ粒子、および発光ナノ粒子、磁性ナノ粒子、誘電体ナノ粒子、プラズモニックナノ粒子、圧電性ナノ粒子、焦電ナノ粒子、強誘電性ナノ粒子、光散乱ナノ粒子、電気絶縁ナノ粒子、または触媒ナノ粒子の群において選択される少なくとも１つのナノ粒子３を含む。
【１０２６】
１つの実施形態によれば、得られた粒子１は、少なくとも１つの触媒ナノ粒子、および発光ナノ粒子、磁性ナノ粒子、誘電体ナノ粒子、プラズモニックナノ粒子、圧電性ナノ粒子、焦電ナノ粒子、強誘電性ナノ粒子、光散乱ナノ粒子、電気絶縁ナノ粒子、または断熱ナノ粒子の群において選択される少なくとも１つのナノ粒子３を含む。
【１０２７】
１つの実施形態によれば、得られた粒子１は、シェルを有さない少なくとも１つのナノ粒子３、およびコア３３／シェル３４ナノ粒子３およびコア３３／絶縁体シェル３６ナノ粒子３の群において選択される少なくとも１つのナノ粒子３を含む。
【１０２８】
１つの実施形態によれば、得られた粒子１は、少なくとも１つのコア３３／シェル３４ナノ粒子３、およびシェルを有さないナノ粒子３およびコア３３／絶縁体シェル３６ナノ粒子３の群において選択される少なくとも１つのナノ粒子３を含む。
【１０２９】
１つの実施形態によれば、得られた粒子１は、少なくとも１つのコア３３／絶縁体シェル３６ナノ粒子３、およびシェルを有さないナノ粒子３およびコア３３／シェル３４ナノ粒子３の群において選択される少なくとも１つのナノ粒子３を含む。
【１０３０】
１つの実施形態によれば、得られた粒子１は、少なくとも２つのナノ粒子３を含む。
【１０３１】
１つの実施形態によれば、得られた粒子１は、１０を超えるナノ粒子３を含む。
【１０３２】
１つの実施形態によれば、得られた粒子１は、少なくとも１１、少なくとも１２、少なくとも１３、少なくとも１４、少なくとも１５、少なくとも１６、少なくとも１７、少なくとも１８、少なくとも１９、少なくとも２０、少なくとも２１、少なくとも２２、少なくとも２３、少なくとも２４、少なくとも２５、少なくとも２６、少なくとも２７、少なくとも２８、少なくとも２９、少なくとも３０、少なくとも３１、少なくとも３２、少なくとも３３、少なくとも３４、少なくとも３５、少なくとも３６、少なくとも３７、少なくとも３８、少なくとも３９、少なくとも４０、少なくとも４１、少なくとも４２、少なくとも４３、少なくとも４４、少なくとも４５、少なくとも４６、少なくとも４７、少なくとも４８、少なくとも４９、少なくとも５０、少なくとも５１、少なくとも５２、少なくとも５３、少なくとも５４、少なくとも５５、少なくとも５６、少なくとも５７、少なくとも５８、少なくとも５９、少なくとも６０、少なくとも６１、少なくとも６２、少なくとも６３、少なくとも６４、少なくとも６５、少なくとも６６、少なくとも６７、少なくとも６８、少なくとも６９、少なくとも７０、少なくとも７１、少なくとも７２、少なくとも７３、少なくとも７４、少なくとも７５、少なくとも７６、少なくとも７７、少なくとも７８、少なくとも７９、少なくとも８０、少なくとも８１、少なくとも８２、少なくとも８３、少なくとも８４、少なくとも８５、少なくとも８６、少なくとも８７、少なくとも８８、少なくとも８９、少なくとも９０、少なくとも９１、少なくとも９２、少なくとも９３、少なくとも９４、少なくとも９５、少なくとも９６、少なくとも９７、少なくとも９８、少なくとも９９、少なくとも１００、少なくとも２００、少なくとも３００、少なくとも４００、少なくとも５００、少なくとも６００、少なくとも７００、少なくとも８００、少なくとも９００、少なくとも１０００、少なくとも１５００、少なくとも２０００、少なくとも２５００、少なくとも３０００、少なくとも３５００、少なくとも４０００、少なくとも４５００、少なくとも５０００、少なくとも５５００、少なくとも６０００、少なくとも６５００、少なくとも７０００、少なくとも７５００、少なくとも８０００、少なくとも８５００、少なくとも９０００、少なくとも９５００、少なくとも１００００、少なくとも１５０００、少なくとも２００００、少なくとも２５０００、少なくとも３００００、少なくとも３５０００、少なくとも４００００、少なくとも４５０００、少なくとも５００００、少なくとも５５０００、少なくとも６００００、少なくとも６５０００、少なくとも７００００、少なくとも７５０００、少なくとも８００００、少なくとも８５０００、少なくとも９００００、少なくとも９５０００、または少なくとも１０００００のナノ粒子３を含む。
【１０３３】
１つの実施形態によれば、得られた粒子１中に含まれるナノ粒子３は凝集していない。
【１０３４】
１つの実施形態によれば、得られた粒子１中に含まれるナノ粒子３は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、または９５％の充てん率を有する。
【１０３５】
１つの実施形態によれば、得られた粒子１中に含まれるナノ粒子３接しておらず、接触していない。
【１０３６】
１つの実施形態によれば、得られた粒子１中に含まれるナノ粒子３は無機材料２により分離される。
【１０３７】
１つの実施形態によれば、得られた粒子１中に含まれるナノ粒子３は個々に証明することができる。
【１０３８】
１つの実施形態によれば、得られた粒子１中に含まれるナノ粒子３は透過型電子顕微鏡法もしくは蛍光走査型顕微鏡法、または当業者により知られている任意の他のキャラクタリゼーション手段により個々に証明することができる。
【１０３９】
１つの実施形態によれば、得られた粒子１中に含まれるナノ粒子３は前記得られた粒子１中に含まれる無機材料２中に均一に分散されている。
【１０４０】
１つの実施形態によれば、得られた粒子１中に含まれるナノ粒子３は前記得られた粒子１中に含まれる無機材料２内に均一に分散されている。
【１０４１】
１つの実施形態によれば、得られた粒子１中に含まれるナノ粒子３は前記得られた粒子１中に含まれる無機材料２内に分散されている。
【１０４２】
１つの実施形態によれば、得られた粒子１中に含まれるナノ粒子３は前記得られた粒子１中に含まれる無機材料２内に均一にかつ一様に分散されている。
【１０４３】
１つの実施形態によれば、得られた粒子１中に含まれるナノ粒子３は前記得られた粒子１中に含まれる無機材料２内に一様に分散されている。
【１０４４】
１つの実施形態によれば、得られた粒子１中に含まれるナノ粒子３は前記得られた粒子１中に含まれる無機材料２内に均質に分散されている。
【１０４５】
１つの実施形態によれば、無機材料２中のナノ粒子３の分散物はリング、または単層の形状を有さない。
【１０４６】
１つの実施形態によれば、複数のナノ粒子の各ナノ粒子３はその隣接ナノ粒子３から平均最小距離だけ離間される。
【１０４７】
１つの実施形態によれば、２つのナノ粒子３間の平均最小距離は制御される。
【１０４８】
１つの実施形態によれば、平均最小距離は少なくとも１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１���５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、３００μｍ、４００μｍ、５００μｍ、６００μｍ、７００μｍ、８００μｍ、９００μｍ、または１ｍｍである。
【１０４９】
１つの実施形態によれば、同じ粒子１中の２つのナノ粒子３間の平均距離は、少なくとも１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０��ｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、３００μｍ、４００μｍ、５００μｍ、６００μｍ、７００μｍ、８００μｍ、９００μｍ、または１ｍｍである。
【１０５０】
１つの実施形態によれば、同じ粒子１中の２つのナノ粒子３間の平均距離は、０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％、６％、６．１％、６．２％、６．３％、６．４％、６．５％、６．６％、６．７％、６．８％、６．９％、７％、７．１％、７．２％、７．３％、７．４％、７．５％、７．６％、７．７％、７．８％、７．９％、８％、８．１％、８．２％、８．３％、８．４％、８．５％、８．６％、８．７％、８．８％、８．９％、９％、９．１％、９．２％、９．３％、９．４％、９．５％、９．６％、９．７％、９．８％、９．９％、または１０％以下の偏差を有し得る。
【１０５１】
１つの実施形態によれば、ナノ粒子３の特異的性質は下記の１つ以上を含む：蛍光、燐光、化学ルミネセンス、局所電磁場を増加させる能力、吸光度、磁化、磁気保磁力、触媒収率、触媒特性、光起電特性、光起電収量、電気分極、熱伝導率、導電率、分子酸素に対する透過性、分子水に対する透過性、または任意の他の特性。
【１０５２】
１つの実施形態によれば、無機材料２中のナノ粒子３は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のそれらの特異的性質の低下を示す。
【１０５３】
１つの実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のそれらの特異的性質の低下を示す。
【１０５４】
１つの実施形態によれば、無機材料２中のナノ粒子３は、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のそれらの特異的性質の低下を示す。
【１０５５】
１つの実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のそれらの特異的性質の低下を示す。
【１０５６】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のそれらの特異的性質の低下を示す。
【１０５７】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のそれらの特異的性質の低下を示す。
【１０５８】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のそれらの特異的性質の低下を示す。
【１０５９】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、１００％、９０％、８０％、７０％、６０％、５０％、４０％、３０％、２５％、２０％、１０％、５％、４％、３％、２％、１％、または０％未満のそれらの特異的性質の低下を示す。
【１０６０】
１つの実施形態によれば、無機材料２中のナノ粒子３は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンスの低下を示す。
【１０６１】
１つの実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンスの低下を示す。
【１０６２】
１つの実施形態によれば、無機材料２中のナノ粒子３は、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンスの低下を示す。
【１０６３】
１つの実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、μ１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンスの低下を示す。
【１０６４】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンスの低下を示す。
【１０６５】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンスの低下を示す。
【１０６６】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンスの低下を示す。
【１０６７】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンスの低下を示す。
【１０６８】
１つの実施形態によれば、無機材料２中のナノ粒子３は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンス量子収量（ＰＬＱＹ）の低下を示す。
【１０６９】
１つの実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンス量子収量（ＰＬＱＹ）の低下を示す。
【１０７０】
１つの実施形態によれば、無機材料２中のナノ粒子３は、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンス量子収量（ＰＬＱＹ）の低下を示す。
【１０７１】
１つの実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンス量子収量（ＰＬＱＹ）の低下を示す。
【１０７２】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンス量子収量（ＰＬＱＹ）の低下を示す。
【１０７３】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンス量子収量（ＰＬＱＹ）の低下を示す。
【１０７４】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンス量子収量（ＰＬＱＹ）の低下を示す。
【１０７５】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１０％、５％、４％、３％、２％、１％、または０％未満のそれらのフォトルミネセンス量子収量（ＰＬＱＹ）の低下を示す。
【１０７６】
１つの実施形態によれば、無機材料２中のナノ粒子３は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１５％、１０％、５％、４％、３％、２％、１％、または０％未満のそれらのＦＣＥの低下を示す。
【１０７７】
１つの実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１５％、１０％、５％、４％、３％、２％、１％、または０％未満のそれらのＦＣＥの低下を示す。
【１０７８】
１つの実施形態によれば、無機材料２中のナノ粒子３は、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１５％、１０％、５％、４％、３％、２％、１％、または０％未満のそれらのＦＣＥの低下を示す。
【１０７９】
１つの実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１５％、１０％、５％、４％、３％、２％、１％、または０％未満のそれらのＦＣＥの低下を示す。
【１０８０】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１５％、１０％、５％、４％、３％、２％、１％、または０％未満のそれらのＦＣＥの低下を示す。
【１０８１】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１５％、１０％、５％、４％、３％、２％、１％、または０％未満のそれらのＦＣＥの低下を示す。
【１０８２】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１５％、１０％、５％、４％、３％、２％、１％、または０％未満のそれらのＦＣＥの低下を示す。
【１０８３】
１つの実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、または１００％の分子Ｏ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、または３００℃下で、および、０％、１０％、２０％、３０％、４０％、５０％、５５％、６０％、６５％、７０％、７５％、８０％、８５％、９０％、９５％、または９９％の湿度下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、または１０年後に、９０％、８０％、７０％、６０％、５０％、４０％、３０％、２５％、２０％、１５％、１０％、５％、４％、３％、２％、１％、または０％未満のそれらのＦＣＥの低下を示す。
【１０８４】
１つの実施形態によれば、得られた粒子１の少なくとも０％、５％、１０％、１５％、２０％、２５％、３０％、３５％、４０％、４５％、５０％、５５％、６０％、６５％、７０％、７５％、８０％、８５％、９０％、または９５％は空であり、すなわちそれらはナノ粒子３を含まない。
【１０８５】
１つの実施形態によれば、得られた粒子１は、無機材料２中に分散された少なくとも１つの高密度粒子をさらに含む。この実施形態では、前記少なくとも１つの高密度粒子は無機材料２の密度を超える密度を有する高密度材料を含む。
【１０８６】
１つの実施形態によれば、高密度材料は３ｅＶ以上のバンドギャップを有する。
【１０８７】
１つの実施形態によれば、高密度材料の例としては下記が挙げられるが、それらに限定されない：酸化物、例えば、例として酸化スズ、酸化ケイ素、酸化ゲルマニウム、酸化アルミニウム、酸化ガリウム、酸化ハフニウム、酸化チタン、酸化タンタル、酸化イッテルビウム、酸化ジルコニウム、酸化イットリウム、酸化トリウム、酸化亜鉛、ランタニド酸化物、アクチニド酸化物、アルカリ土類金属酸化物、混合酸化物、それらの混合酸化物；金属硫化物；炭化物；窒化物；またはそれらの混合物。
【１０８８】
１つの実施形態によれば、少なくとも１つの高密度粒子は、７０％、６０％、５０％、４０％、３０％、２０％、１０％または１％の最大充てん率を有する。
【１０８９】
１つの実施形態によれば、少なくとも１つの高密度粒子は少なくとも３、４、５、６、７、８、９または１０の密度を有する。
【１０９０】
好ましい実施形態によれば、得られた粒子１の例としては下記が挙げられるが、それらに限定されない：無機材料中に封入された半導体ナノ粒子、無機材料中に封入された半導体ナノ結晶、無機材料中に封入された半導体ナノプレートレット、無機材料中に封入されたペロブスカイトナノ粒子、無機材料中に封入された蛍光体ナノ粒子、グリースでコートされ、次いで例えば、Ａｌ２Ｏ３などの無機材料中での半導体ナノプレートレット、またはそれらの混合物。この実施形態では、グリースは、例えば、長い無極性炭素鎖状分子；荷電末端基を有するリン脂質（ｐｈｏｓｐｈｌｉｐｉｄ）分子；ブロックコポリマーまたはコポリマーなどのポリマー（ポリマーの一部は長い無極性炭素鎖のドメイン、骨格の一部またはポリマー側鎖の一部を有する）；または、カルボキシレート、硫酸、ホスホネートまたはチオールを含む末端官能基を有する長い炭化水素鎖としての脂質を示す。
【１０９１】
好ましい実施形態によれば、得られた粒子１の例としては下記が挙げられるが、それらに限定されず：ＣｄＳｅ／ＣｄＺｎＳ＠ＳｉＯ２、ＣｄＳｅ／ＣｄＺｎＳ＠ＳｉｘＣｄｙＺｎｚＯｗ、ＣｄＳｅ／ＣｄＺｎＳ＠Ａｌ２Ｏ３、ＩｎＰ／ＺｎＳ＠Ａｌ２Ｏ３、ＣＨ５Ｎ２−ＰｂＢｒ３＠Ａｌ２Ｏ３、ＣｄＳｅ／ＣｄＺｎＳ−Ａｕ＠ＳｉＯ２、Ｆｅ３Ｏ４＠Ａｌ２Ｏ３−ＣｄＳｅ／ＣｄＺｎＳ＠ＳｉＯ２、ＣｄＳ／ＺｎＳ＠Ａｌ２Ｏ３、ＣｄＳｅＳ／ＣｄＺｎＳ＠Ａｌ２Ｏ３、ＣｄＳｅ／ＣｄＳ／ＺｎＳ＠Ａｌ２Ｏ３、ＩｎＰ／ＺｎＳｅ／ＺｎＳ＠Ａｌ２Ｏ３、ＣｕＩｎＳ２／ＺｎＳ＠Ａｌ２Ｏ３、ＣｕＩｎＳｅ２／ＺｎＳ＠Ａｌ２Ｏ３、ＣｄＳｅ／ＣｄＳ／ＺｎＳ＠ＳｉＯ２、ＣｄＳｅＳ／ＺｎＳ＠Ａｌ２Ｏ３、ＣｄＳｅＳ／ＣｄＺｎＳ＠ＳｉＯ２、ＩｎＰ／ＺｎＳ＠ＳｉＯ２、ＣｄＳｅＳ／ＣｄＺｎＳ＠ＳｉＯ２、ＩｎＰ／ＺｎＳｅ／ＺｎＳ＠ＳｉＯ２、Ｆｅ３Ｏ４＠Ａｌ２Ｏ３、ＣｄＳｅ／ＣｄＺｎＳ＠ＺｎＯ、ＣｄＳｅ／ＣｄＺｎＳ＠ＺｎＯ、ＣｄＳｅ／ＣｄＺｎＳ＠Ａｌ２Ｏ３＠ＭｇＯ、ＣｄＳｅ／ＣｄＺｎＳ−Ｆｅ３Ｏ４＠ＳｉＯ２、蛍光体ナノ粒子＠Ａｌ２Ｏ３、蛍光体ナノ粒子＠ＺｎＯ、蛍光体ナノ粒子＠ＳｉＯ２、蛍光体ナノ粒子＠ＨｆＯ２、ＣｄＳｅ／ＣｄＺｎＳ＠ＨｆＯ２、ＣｄＳｅＳ／ＣｄＺｎＳ＠ＨｆＯ２、ＩｎＰ／ＺｎＳ＠ＨｆＯ２、ＣｄＳｅＳ／ＣｄＺｎＳ＠ＨｆＯ２、ＩｎＰ／ＺｎＳｅ／ＺｎＳ＠ＨｆＯ２、ＣｄＳｅ／ＣｄＺｎＳ−Ｆｅ３Ｏ４＠ＨｆＯ２、ＣｄＳｅ／ＣｄＳ／ＺｎＳ＠ＳｉＯ２、またはそれらの混合物；蛍光体ナノ粒子としては下記が挙げられるが、それらに限定されない：イットリウムアルミニウムガーネット粒子（ＹＡＧ、Ｙ３Ａｌ５Ｏ１２）、（Ｃａ，Ｙ）−α−ＳｉＡｌＯＮ：Ｅｕ粒子、（（Ｙ，Ｇｄ）３（Ａｌ，Ｇａ）５Ｏ１２：Ｃｅ）粒子、ＣａＡｌＳｉＮ３：Ｅｕ粒子、硫化物系蛍光体粒子、ＰＦＳ：Ｍｎ４＋粒子（フルオロケイ酸カリウム）。
【１０９２】
１つの実施形態によれば、得られた粒子１は、ＴｉＯ２中に封入された量子ドット、ＴｉＯ２中に封入された半導体ナノ結晶、またはＴｉＯ２中に封入された半導体ナノプレートレットを含まない。
【１０９３】
１つの実施形態によれば、得られた粒子１はナノ粒子３と無機材料２の間のスペーサ層を含まない。
【１０９４】
１つの実施形態によれば、得られた粒子１は、コアが発光性であり、赤色光を出射し、シェルはナノ粒子３と無機材料２の間のスペーサ層である、１つのコア／シェルナノ粒子を含まない。
【１０９５】
１つの実施形態によれば、得られた粒子１は、コアは発光性であり、赤色光を出射し、シェルはナノ粒子３と無機材料２の間のスペーサ層である、１つのコア／シェルナノ粒子および複数のナノ粒子３を含まない。
【１０９６】
１つの実施形態によれば、得られた粒子１は、発光コアは赤色光を出射し、スペーサ層は前記発光コアと無機材料２の間に位置する、少なくとも１つの発光コア、スペーサ層、封入層および複数の量子ドットを含まない。
【１０９７】
１つの実施形態によれば、得られた粒子１はスペーサ層に取り囲まれ、赤色光を出射する発光コアを含まない。
【１０９８】
１つの実施形態によれば、得られた粒子１は発光コアを被覆する、または取り囲むナノ粒子を含まない。
【１０９９】
１つの実施形態によれば、得られた粒子１は赤色光を出射する発光コアを被覆する、または取り囲むナノ粒子を含まない。
【１１００】
１つの実施形態によれば、得られた粒子１は、下記からなる群より選択される特異材料から製造された発光コアを含まず：ケイ酸塩蛍光体、アルミン酸塩蛍光体、リン酸塩蛍光体、硫化物蛍光体、窒化物蛍光体、窒素酸化物蛍光体、および前記２つ以上の材料の組み合わせ；前記発光コアはスペーサ層により被覆される。
【１１０１】
１つの実施形態によれば、得られた粒子１は以上で記載されるように機能化される。
【１１０２】
本発明の別の目的は発明の方法により得ることができる粒子に関し、前記得ることができる粒子は無機材料２中に封入された複数のナノ粒子３を含み、複数のナノ粒子３は前記無機材料２中に均一に分散される。
【１１０３】
無機材料２中での複数のナノ粒子３の均一な分散は前記ナノ粒子３の凝集を防止し、これによりそれらの特性の低下が防止される。例えば、無機蛍光ナノ粒子の場合、均一な分散により前記ナノ粒子の光学特性の保存が可能になり、消光が回避され得る。
【１１０４】
発明の得ることができる粒子はまた、特に興味深く、というのも、それらは、選択した無機材料２によって、ＲＯＨＳ基準に容易に適合することができるからである。そうすると、それ自体ＲＯＨＳ適合ではない可能性があるナノ粒子３の特性を保存しながら、ＲＯＨＳ適合粒子を有することが可能になる。
【１１０５】
１つの実施形態によれば、得ることができる粒子は空気加工処理可能である。この実施形態は前記得ることができる粒子の操作または輸送、およびオプトエレクトロニクス装置などの装置における前記得ることができる粒子の使用に特に有利である。
【１１０６】
１つの実施形態によれば、得ることができる粒子は標準リソグラフィープロセスと適合可能である。この実施形態はオプトエレクトロニクス装置などの装置における前記得ることができる粒子の使用に特に有利である。
【１１０７】
１つの実施形態によれば、得ることができる粒子は複合粒子である。
【１１０８】
１つの実施形態によれば、得ることができる粒子は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの最大寸法を有する。
【１１０９】
１つの実施形態によれば、得ることができる粒子は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの最小寸法を有する。
【１１１０】
１つの実施形態によれば、得ることができる粒子とナノ粒子３の間のサイズ比は１．２５〜１０００、好ましくは２〜５００、より好ましくは５〜２５０、さらにいっそう好ましくは５〜１００の範囲である。
【１１１１】
１つの実施形態によれば、得ることができる粒子の最小寸法は前記得ることができる粒子の最大寸法より、少なくとも１．５；少なくとも２；少なくとも２．５；少なくとも３；少なくとも３．５；少なくとも４；少なくとも４．５；少なくとも５；少なくとも５．５；少なくとも６；少なくとも６．５；少なくとも７；少なくとも７．５；少なくとも８；少なくとも８．５；少なくとも９；少なくとも９．５；少なくとも１０；少なくとも１０．５；少なくとも１１；少なくとも１１．５；少なくとも１２；少なくとも１２．５；少なくとも１３；少なくとも１３．５；少なくとも１４；少なくとも１４．５；少なくとも１５；少なくとも１５．５；少なくとも１６；少なくとも１６．５；少なくとも１７；少なくとも１７．５；少なくとも１８；少なくとも１８．５；少なくとも１９；少なくとも１９．５；少なくとも２０；少なくとも２５；少なくとも３０；少なくとも３５；少なくとも４０；少なくとも４５；少なくとも５０；少なくとも５５；少なくとも６０；少なくとも６５；少なくとも７０；少なくとも７５；少なくとも８０；少なくとも８５；少なくとも９０；少なくとも９５；少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、または少なくとも１０００の係数（アスペクト比）だけ小さい。
【１１１２】
１つの実施形態によれば、得ることができる粒子は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの平均サイズを有する。
【１１１３】
１μｍ未満の平均サイズを有する、得ることができる粒子は、同じ数のナノ粒子３を含むより大きな粒子と比べていくつかの利点を有する：ｉ）より大きな粒子と比べて、光の散乱が増加する；ｉｉ）溶媒中に分散されると、より大きな粒子と比べて、より安定なコロイド懸濁液が得られる；ｉｉｉ）少なくとも１００ｎｍの画素と適合するサイズを有する。
【１１１４】
１μｍより大きな平均サイズを有する、得ることができる粒子は、同じ数のナノ粒子３を含むより小さな粒子と比べていくつかの利点を有する：ｉ）より小さな粒子と比べて光散乱が低減する；ｉｉ）ウィスパリングギャラリー波モードを有する；ｉｉｉ）１μｍ以上の画素と適合するサイズを有する；ｉｖ）前記得ることができる粒子中に含まれるナノ粒子３間の平均距離が増加し、より良好な熱排出が得られる；ｖ）前記得ることができる粒子中に含まれるナノ粒子３間の平均距離、および前記得ることができる粒子の表面が増加し、よって、酸化に対してナノ粒子３がより良好に保護され、または、前記粒子の外部空間から来た化学種との化学反応に起因する酸化が遅延する；ｖｉ）得ることができる粒子と前記得ることができる粒子中に含まれるナノ粒子３の間の質量比が、より小さな得ることができる粒子と比べて増加し、よって、ＲＯＨＳ標準の対象となる化学元素の質量濃度が低減し、ＲＯＨＳ基準に適合することがより容易になる。
【１１１５】
１つの実施形態によれば、得ることができる粒子はＲＯＨＳ適合である。
【１１１６】
１つの実施形態によれば、得ることができる粒子は、重量で、１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満のカドミウムを含む。
【１１１７】
１つの実施形態によれば、得ることができる粒子は、重量で、１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満の鉛を含む。
【１１１８】
１つの実施形態によれば、得ることができる粒子は、重量で、１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満の水銀を含む。
【１１１９】
１つの実施形態によれば、得ることができる粒子は、無機材料２中に存在する主化学元素より重い化学元素を含む。この実施形態では、得ることができる粒子中の前記重化学元素はＲＯＨＳ標準の対象となる化学元素の質量濃度を低下させ、前記得ることができる粒子がＲＯＨＳ適合となることが可能になる。
【１１２０】
１つの実施形態によれば、重化学元素の例としては、下記が挙げられるが、それらに限定されない：Ｂ、Ｃ、Ｎ、Ｆ、Ｎａ、Ｍｇ、Ａｌ、Ｓｉ、Ｐ、Ｓ、Ｃｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｔｅ、Ｉ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ａｔ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕまたはそれらの混合物。
【１１２１】
１つの実施形態によれば、得ることができる粒子は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４��ｍ−１、０．０３９６μｍ−１、０．０３９２μｍ−１、０．０３８８μｍ−１、０．０３８５μｍ−１；０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１；０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、または０．００２μｍ−１の最小曲率を有する。
【１１２２】
１つの実施形態によれば、得ることができる粒子は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４��ｍ−１、０．０３９６μｍ−１、０．０３９２μｍ−１、０．０３８８μｍ−１、０．０３８５μｍ−１；０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１；０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、または０．００２μｍ−１の最大曲率を有する。
【１１２３】
１つの実施形態によれば、得ることができる粒子は多分散である。
【１１２４】
１つの実施形態によれば、得ることができる粒子は単分散である。
【１１２５】
１つの実施形態によれば、得ることができる粒子は狭いサイズ分布を有する。
【１１２６】
１つの実施形態によれば、得ることができる粒子は凝集していない。
【１１２７】
１つの実施形態によれば、得ることができる粒子は接しておらず、接触していない。
【１１２８】
１つの実施形態によれば、得ることができる粒子は隣接しており、接触している。
【１１２９】
１つの実施形態によれば、得ることができる粒子の表面粗さは、前記得ることができる粒子の最大寸法の０％、０．０００１％、０．０００２％、０．０００３％、０．０００４％、０．０００５％、０．０００６％、０．０００７％、０．０００８％、０．０００９％、０．００１％、０．００２％、０．００３％、０．００４％、０．００５％、０．００６％、０．００７％、０．００８％、０．００９％、０．０１％、０．０２％、０．０３％、０．０４％、０．０５％、０．０６％、０．０７％、０．０８％、０．０９％、０．１％、０．１１％、０．１２％、０．１３％、０．１４％、０．１５％、０．１６％、０．１７％、０．１８％、０．１９％、０．２％、０．２１％、０．２２％、０．２３％、０．２４％、０．２５％、０．２６％、０．２７％、０．２８％、０．２９％、０．３％、０．３１％、０．３２％、０．３３％、０．３４％、０．３５％、０．３６％、０．３７％、０．３８％、０．３９％、０．４％、０．４１％、０．４２％、０．４３％、０．４４％、０．４５％、０．４６％、０．４７％、０．４８％、０．４９％、０．５％、１％、１．５％、２％、２．５％３％、３．５％、４％、４．５％、または５％以下であり、前記得ることができる粒子の表面は完全に滑らかであることが意味される。
【１１３０】
１つの実施形態によれば、得ることができる粒子の表面粗さは、前記得ることができる粒子の最大寸法の０．５％以下であり、前記得ることができる粒子の表面は完全に滑らかであることが意味される。
【１１３１】
１つの実施形態によれば、得ることができる粒子は球形状、卵形形状、円盤形状、円筒形状、ファセット形状、六角形状、三角形状、立方体形状、またはプレートレット形状を有する。
【１１３２】
１つの実施形態によれば、得ることができる粒子はラズベリー形状、角柱形状、多面体形状、スノーフレーク形状、花形状、とげ形状、半球形状、錐体形状、ウニ形状、糸形状、両凹円盤形状、ワーム形状、ツリー形状、デンドライト形状、ネックレス形状、鎖形状、またはブッシュ形状を有する。
【１１３３】
１つの実施形態によれば、得ることができる粒子は球形状を有し、または得ることができる粒子はビーズである。
【１１３４】
１つの実施形態によれば、得ることができる粒子は中空であり、すなわち得ることができる粒子は中空ビーズである。
【１１３５】
１つの実施形態によれば、得ることができる粒子はコア／シェル構造を有さない。
【１１３６】
１つの実施形態によれば、得ることができる粒子は以下で記載されるコア／シェル構造を有する。
【１１３７】
１つの実施形態によれば、得ることができる粒子は繊維ではない。
【１１３８】
１つの実施形態によれば、得ることができる粒子は未定義形状を有するマトリクスではない。
【１１３９】
１つの実施形態によれば、得ることができる粒子はガラスの肉眼断片ではない。この実施形態では、ガラス片は、より大きなガラス実体から、例えば、それを切断することにより得られたガラス、または型を使用することにより得られたガラスを示す。１つの実施形態では、ガラス片は１ｍｍを超える少なくとも１つの寸法を有する。
【１１４０】
１つの実施形態によれば、得ることができる粒子は無機材料２のサイズを低減させることにより得られない。例えば、得ることができる粒子は無機材料２の断片のミリングにより、それを切断することにより、それに粒子、原子または電子のような発射物を発射させることにより、または任意の他の方法により得られない。
【１１４１】
１つの実施形態によれば、得ることができる粒子はより大きな粒子のミリングにより、または粉末の噴霧により得られない。
【１１４２】
１つの実施形態によれば、得ることができる粒子はナノ粒子３がドープされたナノメートル細孔ガラスの断片ではない。
【１１４３】
１つの実施形態によれば、得ることができる粒子はガラスモノリスではない。
【１１４４】
１つの実施形態によれば、球状の得ることができる粒子は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８��５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの直径を有する。
【１１４５】
１つの実施形態によれば、球状の得ることができる粒子の統計的セットは、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、���８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、または１ｍｍの平均直径を有する。
【１１４６】
１つの実施形態によれば、球状の得ることができる粒子の統計的セットの平均直径は、０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％、６％、６．１％、６．２％、６．３％、６．４％、６．５％、６．６％、６．７％、６．８％、６．９％、７％、７．１％、７．２％、７．３％、７．４％、７．５％、７．６％、７．７％、７．８％、７．９％、８％、８．１％、８．２％、８．３％、８．４％、８．５％、８．６％、８．７％、８．８％、８．９％、９％、９．１％、９．２％、９．３％、９．４％、９．５％、９．６％、９．７％、９．８％、９．９％、１０％、２０％、３０％、４０％、５０％、６０％、７０％、８０％、８５％、９０％、９５％、１００％、１０５％、１１０％、１１５％、１２０％、１２５％、１３０％、１３５％、１４０％、１４５％、１５０％、１５５％、１６０％、１６５％、１７０％、１７５％、１８０％、１８５％、１９０％、１９５％、または２００％以下の偏差を有し得る。
【１１４７】
１つの実施形態によれば、球状の得ることができる粒子は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０���０４μｍ−１、０．０３９６μｍ−１、０．０３９２μｍ−１、０．０３８８μｍ−１、０．０３８５μｍ−１；０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１；０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、または０．００２μｍ−１の特有の曲率を有する。
【１１４８】
１つの実施形態によれば、球状の得ることができる粒子の統計的セットは、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ